(57)【要約】【課題】検体の検出方法を提供する。【解決手段】本発明の方法の１実施形態では、オリゴヌクレオチドを結合させた検体、該オリゴヌクレオチドに相補的な配列を有するオリゴヌクレオチドを結合させた第１の粒子、オリゴヌクレオチドを結合させた第２の粒子、および第２の粒子に結合しているオリゴヌクレオチドの一部に相補的な配列を有するオリゴヌクレオチドを結合させた検体の特異的結合補体と提供する。オリゴヌクレオチドのハイブリダイゼーションならびに検体と検体の特異的結合補体との特異的結合相互作用の結果、検出可能な変化が生じる。本発明はさらに、該方法に使用されるナノ粒子共役体、検体を検出するためのキット、ナノ粒子を含んでなるナノ材料およびナノ構造とナノ粒子を使用したナノファブリケーションの方法、ならびに選択核酸を他の核酸から分離する方法を提供する。【選択図】      なし【特許請求の範囲】
【請求項１】
検体を検出する方法であって、
（ｉ）オリゴヌクレオチドを結び付けた検体、（ｉｉ）検体に結び付けられたオリゴヌクレオチドの配列に相補的な配列を有するオリゴヌクレオチドを結び付けた第１種類のナノ粒子、および（ｉｉｉ）オリゴヌクレオチドを結び付けた第２種類のナノ粒子を提供するステップであって、第２種類のナノ粒子に結び付けられたオリゴヌクレオチド一部が、ハイブリダイゼーションの結果、検体の特異的結合補体に結び付けられたオリゴヌクレオチドに結合することを特徴とするステップと、      
検体に結び付けられたオリゴヌクレオチドと、第１種類のナノ粒子に取り付けられたオリゴヌクレオチドとがハイブリダイズしてナノ粒子−検体共役体を形成するのに有効な条件下で、検体に結び付けたオリゴヌクレオチドを第１種類のナノ粒子と接触させるステップと、
検体と第２種類のナノ粒子の特異的結合補体との間の特異的結合相互作用を許容するのに有効な条件下で、ナノ粒子−検体共役体を第２種類のナノ粒子共役体と接触させるステップと、
検体と検体の特異的結合補体との特異的結合相互作用によってもたらされた検出可能な変化を観察するステップと、から成る方法。
【請求項２】
検体を検出する方法であって、
（ｉｉ）少なくとも２つの部分を有する連結オリゴヌクレオチド、（ｉｉｉ）オリゴヌクレオチドであって、その一部が連結オリゴヌクレオチドの第２部分に相補的な配列を有するオリゴヌクレオチドを取り付けた第１種類のナノ粒子、（ｉ）連結オリゴヌクレオチドの第１部分に相補的な配列を有するオリゴヌクレオチドを結び付けた検体、および（ｉｖ）オリゴヌクレオチドであって、その一部が、ハイブリダイゼーションの結果、検体の特異的結合補体に結び付けられたオリゴヌクレオチドに結合するオリゴヌクレオチドを結び付けた第２種類のナノ粒子、を提供するステップと、
第１種類のナノ粒子に取り付けられたオリゴヌクレオチドと、連結オリゴヌクレオチドの第１部分との間のハイブリダイゼーションを許容するのに有効な条件下で連結オリゴヌクレオチドを第１種類のナノ粒子と接触させるステップと、
検体に結び付けたオリゴヌクレオチドと、連結オリゴヌクレオチドの第２部分との間のハイブリダイゼーションを許容するのに有効な条件下で、連結オリゴヌクレオチドを、検体に結び付けたオリゴヌクレオチドと接触させるステップと、
第１種類のナノ粒子に結び付けた検体と、第２種類のナノ粒子に結び付けた特異的結合補体との間の特異的結合相互作用を許容するのに有効な条件下で、第１種類のナノ粒子に結び付けられた検体と、第２種類のナノ粒子とを接触させるステップと、
検体の、検体の特異的結合補体に対する特異的結合によってもたらされた検出可能な変化を観察するステップと、から成る方法。
【請求項３】
検体は多価であり、２つ以上のナノ粒子共役体に特異的に結合する、請求項１または２に記載の方法。
【請求項４】
前記接触条件には凍結と融解が含まれる、請求項１または２に記載の方法。
【請求項５】
前記接触条件には加熱が含まれる、請求項１または２に記載の方法。
【請求項６】
色の変化が固体表面上で観察される、請求項１または２に記載の方法。
【請求項７】
検体を検出する方法であって、
（ｉ）オリゴヌクレオチドを結び付けた支持体、（ｉｉ）支持体に結び付けたオリゴヌ
クレオチドの配列に相補的であるオリゴヌクレオチドを結び付けた検体、（ｉｉｉ）オリゴヌクレオチドを結び付けたある種類のナノ粒子を提供するステップであって、ナノ粒子に結び付けられたオリゴヌクレオチドの一部がハイブリダイゼーションの結果、連結オリゴヌクレオチドの第１部分に結合し、連結オリゴヌクレオチドの第２部分がさらに、ハイブリダイゼーションの結果、前記検体の特異的結合補体に結び付けられたオリゴヌクレオチドを有するオリゴヌクレオチドに結び付けられるステップと、
支持体に結び付けたオリゴヌクレオチドを、支持体に結び付けたオリゴヌクレオチドと検体に結び付けたオリゴヌクレオチドとの間のハイブリダイゼーションを許容するのに有効な条件下で、検体に結び付けたオリゴヌクレオチドと接触させるステップと、
支持体に結び付けた検体を、支持体に結び付けた検体とナノ粒子に結び付けた特異的結合補体との間の特異的結合相互作用を許容するのに有効な条件下で、ナノ粒子共役体と接触させるステップと、
検体の特異的結合補体に対する検体の特異的結合に基づいて、検出可能な変化を観察するステップと、から成る方法。
【請求項８】
検体を検出する方法であって、
（ｉ）検体を結び付けた支持体、および（ｉｉ）オリゴヌクレオチドを結び付けた少なくとも２種類のナノ粒子を含む凝集体プローブを提供するステップであって、凝集体プローブのナノ粒子は、それらに取り付けられたオリゴヌクレオチドの一部がハイブリダイズした結果として互いに結合し、凝集体プローブの少なくとも２種類のナノ粒子のうちの少なくとも１種類には、ハイブリダイズした結果検体の特異的結合補体を結び付けた第２のオリゴヌクレオチドに結合されるステップと、
支持体に結び付けられた検体と凝集体プローブに結び付けられた特異的結合補体との間の特異的結合相互作用を許容するのに有効な条件下で、支持体を凝集体プローブと接触させるステップと、
検体の特異的結合補体に対する検体の特異的結合に基づいて、検出可能な変化を観察するステップと、から成る方法。
【請求項９】
検体を検出する方法であって、
（ｉ）オリゴヌクレオチドを結び付けた支持体、（ｉｉ）支持体に結び付けられたオリゴヌクレオチドに相補的なオリゴヌクレオチドを結び付けた検体、（ｉｉｉ）オリゴヌクレオチドを結び付けた少なくとも２種類のナノ粒子を含む凝集体プローブを提供するステップであって、凝集体プローブのナノ粒子は、それぞれに取り付けたオリゴヌクレオチドの一部がハイブリダイズした結果として互いに結合し、凝集体プローブの少なくとも２種類のナノ粒子のうちの少なくとも１種類は、ハイブリダイゼーションの結果、検体の特異的結合補体が結び付けられた第２のオリゴヌクレオチドに結合する提供するステップと、
オリゴヌクレオチドを結び付けた支持体とオリゴヌクレオチドを結び付けた検体を接触させるステップであって、接触は、検体に結び付けられたオリゴヌクレオチドと支持体に結び付けられたオリゴヌクレオチドとのハイブリダイゼーションが有効な条件下で起こるステップと、
支持体に結び付けられた検体を、支持体に結び付けられた検体を凝集体プローブに結び付けられた特異的結合補体との間の特異的結合相互作用を許容するのに有効な条件下で、凝集体プローブと接触させるステップと、
検体の特異的結合補体に対する検体の特異的結合に基づいて、検出可能な変化を観察するステップと、から成る方法。
【請求項１０】
検体を検出する方法であって、
（ｉ）オリゴヌクレオチドを結び付けた支持体、（ｉｉ）少なくとも２つの部分を有する連結オリゴヌクレオチド、（ｉｉｉ）オリゴヌクレオチドを結び付けた検体、（ｉｖ）オリゴヌクレオチドを結び付けた少なくとも２種類のナノ粒子を含む凝集体プローブを提
供するステップであって、凝集体プローブのナノ粒子は、それぞれに取り付けたオリゴヌクレオチドの一部がハイブリダイズした結果として互いに結合し、凝集体プローブの少なくとも２種類のナノ粒子のうちの少なくとも１種類は、ハイブリダイゼーションの結果、検体の特異的結合補体が結び付けられた第２のオリゴヌクレオチドに結合し、支持体に結び付けられたオリゴヌクレオチドは連結オリゴヌクレオチドの第１部分に相補的な配列を有し、検体に結び付けられたオリゴヌクレオチドは連結オリゴヌクレオチドの第２部分と相補的な配列を有しているステップと、
連結オリゴヌクレオチドを、支持体に結び付けられたオリゴヌクレオチドと連結オリゴヌクレオチドの第１部分の間のハイブリダイゼーションを許容するのに有効な条件下で、支持体に結び付けられたオリゴヌクレオチドと接触させるステップと、
連結オリゴヌクレオチドを、支持体に結び付けられた連結オリゴヌクレオチドの第２部分と検体に結び付けられたオリゴヌクレオチドとの間のハイブリダイゼーションを許容するのに有効な条件下で、検体に結び付けられたオリゴヌクレオチドと接触させるステップと、
支持体に結び付けられた検体を、支持体に結び付けられた検体と凝集体プローブに結び付けられた特異的結合補体との間の特異的結合相互作用を許容するのに有効な条件下で、凝集体プローブと接触させるステップと、
検体の特異的結合補体に対する検体の特異的結合に基づいて、検出可能な変化を観察するステップと、から成る方法。
【請求項１１】
検体を検出する方法であって、
（ｉ）オリゴヌクレオチドを結び付けた支持体、（ｉｉ）支持体に結び付けられたオリゴヌクレオチドの配列に相補的な配列を有するオリゴヌクレオチドを結び付けた検体、（ｉｉｉ）オリゴヌクレオチドを結び付けた少なくとも２種類のナノ粒子を含む凝集体プローブとを提供するステップであって、凝集体プローブのナノ粒子は、それぞれに取り付けたオリゴヌクレオチドの一部がハイブリダイズした結果として互いに結合し、凝集体プローブの少なくとも２種類のナノ粒子のうちの少なくとも１種類は、ハイブリダイゼーションの結果、連結オリゴヌクレオチドの第１部分に結合するオリゴヌクレオチドを有し、連結オリゴヌクレオチドの第２部分は、ハイブリダイゼーションの結果、検体の特異的結合補体が結び付けられたオリゴヌクレオチドに結合するステップと、
オリゴヌクレオチドを結び付けた支持体を、検体に結び付けられたオリゴヌクレオチドと支持体に結び付けられたオリゴヌクレオチドとのハイブリダイゼーションを許容するのに有効な条件下で、検体に結び付けられたオリゴヌクレオチドと接触させるステップと、
支持体に結び付けられた検体を、支持体に結び付けられた検体と凝集プローブに結び付けられた特異的結合補体との間の特異的結合相互作用を許容するのに有効な条件下で、凝集体プローブと接触させるステップと、
検体の特異的結合補体に対する検体の特異的結合に基づいて、検出可能な変化を観察するステップと、から成る方法。
【請求項１２】
多価検体を検出する方法であって、
オリゴヌクレオチドを結び付けたナノ粒子プローブを提供するステップであって、ナノ粒子に取り付けられたオリゴヌクレオチドの少なくとも一部は、ハイブリダイゼーションの結果、リポーターオリゴヌクレオチドの第１部分に結合し、リポーターオリゴヌクレオチドの第２部分は、ハイブリダイゼーションの結果、検体の特異的結合補体を結び付けたオリゴヌクレオチドに結合するステップと、
多価検体を、検体とナノ粒子プローブ間の特異的結合相互作用を許容し、凝集複合体を形成するのに有効な条件下で、ナノ粒子プローブと接触させるステップと、
凝集複合体を分離するステップと、
凝集複合体を、凝集複合体をデハイブリダイズし、レポーターオリゴヌクレオチドをかつレポーターオリゴヌクレオチドを放出するのに有効な条件に供するステップと、
リポーターオリゴヌクレオチドの存在を検出するステップと、から成る方法。
【請求項１３】
核酸を検出する方法であって、
（ｉ）核酸の第１部分に相補的な配列を有するオリゴヌクレオチドを結び付けた、１または複数の種類のナノ粒子と、（ｉｉ）各々にオリゴヌクレオチドが結び付けられた２つ以上のビオチン分子に対して、特異的結合相互作用により結び付けられたストレプトアビジンまたはアビジンを含む複合体と、を提供するステップと、
核酸、ナノ粒子、および複合体を、核酸の第１部分とナノ粒子に結び付けられたオリゴヌクレオチドとのならびに核酸の第２部分と複合体に結び付けられたオリゴヌクレオチドとのハイブリダイゼーションを許容するのに有効な条件下で接触させるステップと、
ナノ粒子、複合体および核酸のハイブリダイゼーションから生じた検出可能な変化を観察するステップと、から成る方法。
【請求項１４】
核酸を検出する方法であって、
（ｉ）核酸の第１部分に相補的な配列を有するオリゴヌクレオチドを結び付けた、１または複数の種類のナノ粒子、（ｉｉ）核酸の第２部分と相補的な配列を有するビオチンに結び付けられたオリゴヌクレオチド、および（ｉｉｉ）ストレプトアビジンまたはアビジンを提供するステップと、
核酸を、核酸の第１部分とナノ粒子に取り付けられたオリゴヌクレオチドとのならびに核酸の第２部分とビオチンに取り付けられたオリゴヌクレオチドとの間のハイブリダイゼーションと、それによる複合体の形成を許容するのに有効な条件下で、ナノ粒子共役体およびビオチンに結び付けられたオリゴヌクレオチドと接触させるステップと、
複合体を、複合体に結び付けられたビオチンと、ストレプトアビジンまたはアビジンとの間の特異的結合相互作用を許容するのに有効な条件下で、ストレプトアビジンまたはアビジンと接触させるステップと、
複合体に結び付けられたビオチンとストレプトアビジンまたはアビジンとの特異的結合により生じた検出可能な変化を観察するステップと、から成る方法。
【請求項１５】
核酸を検出する方法であって、
オリゴヌクレオチドを取り付けた第１種類のナノ粒子共役体であって、ナノ粒子に取り付けた該オリゴヌクレオチドの少なくとも一部が核酸の第１部分に相補的な配列を有する第１種類のナノ粒子共役体を提供するステップと、
核酸を、ナノ粒子に取り付けられたオリゴヌクレオチドと核酸の第１部分との間のハイブリダイゼーションを許容するのに有効な条件下で、第１種類のナノ粒と接触させるステップと、
ｓｂｐメンバーを結び付けたオリゴヌクレオチドを提供するステップであって、ｓｂｐメンバーに結び付けられたオリゴヌクレオチドは、核酸の配列の第２部分に相補的な配列を有するステップと、
ｓｂｐメンバーに結び付けられた核酸を、ｓｂｐメンバーに結び付けられたオリゴヌクレオチドをと核酸の第２部分との間のハイブリダイゼーションを許容するのに有効な条件下で、接触させるステップと、
オリゴヌクレオチドを結び付けた第２種類のナノ粒子共役体を提供するステップであって、第２種類のナノ粒子に結び付けられた該オリゴヌクレオチドの少なくとも一部は、ハイブリダイゼーションの結果、検体の特異的結合補体を結び付けたオリゴヌクレオチドに結合するステップと、
第１種類のナノ粒子に結び付けられた核酸およびｓｂｐメンバーに結び付けられたオリゴヌクレオチドを、第１種類のナノ粒子に結び付けられたｓｂｐメンバーと第２種類のナノ粒子に結び付けられたｓｂｐ補体との間の特異的結合相互作用を許容するのに有効な条件下で、第２種類のナノ粒子に結び付けられたオリゴヌクレオチドと接触させるステップと、
ストレプトアビジンまたはアビジンとの特異的結合から生じた検出可能な変化を観察するステップと、から成る方法。
【請求項１６】
ｓｂｐメンバーはビオチンである請求項１５に記載の方法。
【請求項１７】
ｓｂ補体はストレプトアビジンまたはアビジンである請求項１５に記載の方法。
【請求項１８】
核酸を検出する方法であって、
核酸の第１部分に相補的な配列を有するオリゴヌクレオチドを結び付けた支持体を提供するステップと、
核酸を、支持体に結び付けられたオリゴヌクレオチドと、核酸の第１部分との間のハイブリダイゼーションを許容するのに有効な条件下で、オリゴヌクレオチドを結び付けた支持体と接触させるステップと、
ｓｂｐメンバーに結び付けられたオリゴヌクレオチドを提供するステップであって、該ｓｂｐメンバーに結び付けられたオリゴヌクレオチドは核酸の第２部分に相補的な配列を有しているステップと、
支持体に結び付けられた核酸を、ｓｂｐメンバーに結び付けられた核酸と核酸の第２部分との間のハイブリダイゼーションを許容するのに有効な条件下で、ｓｂｐメンバーに結び付けられたオリゴヌクレオチドと接触させるステップと、
オリゴヌクレオチドが結び付けられたある種類のナノ粒子共役体を提供するステップであって、ナノ粒子共役体に結び付けられたオリゴヌクレオチドの少なくとも一部が、ハイブリダイゼーションの結果、ｓｂｐメンバーの特異的結合補体に結び付けられたオリゴヌクレオチドに結合させるステップと、
支持体に結び付けられたｓｂｐメンバーを、支持体に結び付けられたｓｂｐメンバーとナノ粒子に結び付けられた特異的結合補体との間の特異的結合相互作用を許容するのに有効な条件下でナノ粒子共役体と接触させるステップと、
支持体に結び付けられたｓｂｐメンバーを、支持体に結び付けられたｓｂｐメンバーとナノ粒子に結び付けられた特異的結合補体との間の特異的結合相互作用を許容するのに有効な条件下で、ナノ粒子共役体と接触させるステップと、
ｓｂｐメンバーと特異的結合補体との間の特異的結合に基づいて、検出可能な変化を観察するステップと、から成る方法。
【請求項１９】
ｓｂｐメンバーはストレプトアビジンまたはアビジンである請求項１８に記載の方法。
【請求項２０】
ｓｂ補体はビオチンである請求項１８に記載の方法。
【請求項２１】
核酸を検出する方法であって、
オリゴヌクレオチドを取り付けたナノ粒子共役体を提供するステップであって、ナノ粒子に取り付けられたオリゴヌクレオチドの少なくとも一部は、核酸の第１部分に相補的な配列を有しているステップと、
核酸を、ナノ粒子に結び付けられたオリゴヌクレオチドと核酸の第１部分とのハイブリダイゼーションを許容するのに有効な条件下で、ナノ粒子に結び付けられたオリゴヌクレオチドと接触させるステップと、
ｓｂｐメンバーを結び付けたオリゴヌクレオチドを提供するステップであって、ｓｂｐメンバーに結び付けられたオリゴヌクレオチドは、核酸の第２部分に相補的な配列を有するステップと、
核酸を、ｓｂｐメンバーを有するオリゴヌクレオチドと核酸との間のハイブリダイゼーションを許容するのに有効な条件下で、ｓｂｐメンバーを有するオリゴヌクレオチドと接触させるステップと、
ｓｂｐメンバーの特異的結合補体に結び付けた支持体を提供するステップと、
支持体を、ｓｂｐメンバーと支持体に結び付けられたｓｂ補体との間に特異的結合相互作用が起こるのに有効な条件下で、ナノ粒子に結び付けられたｓｂｐメンバーと接触させるステップと、
ｓｂｐメンバーとｓｂｐメンバーの補体との特異的結合に基づいて、検出可能な出来事を観察するステップと、から成る方法。
【請求項２２】
ｓｂｐメンバーはビオチンである請求項２１に記載の方法。
【請求項２３】
ｓｂ補体はストレプトアビジンまたはアビジンである請求項２１に記載の方法。
【請求項２４】
核酸を検出する方法であって、
オリゴヌクレオチドを結び付けた支持体を提供するステップであって、支持体に結び付けられたオリゴヌクレオチドは核酸の第１部分に相補的な配列を有するステップと、
支持体に結び付けられたオリゴヌクレオチドと核酸の第１部分の間のハイブリダイゼーションを許容するのに有効な条件下で、核酸と支持体を接触させるステップと、
ｓｂｐメンバーに結び付けられたオリゴヌクレオチドを提供するステップであって、ｓｂｐメンバーに結び付けられたオリゴヌクレオチドは、核酸の第２部分と相補的な配列を有するステップと、
支持体に結び付けられた核酸の第２部分とｓｂｐメンバーに結び付けられたオリゴヌクレオチドとの間のハイブリダイゼーションを許容するのに有効な条件下で、支持体に結び付けられた核酸と、ｓｂｐメンバーに結び付けられたオリゴヌクレオチドとを接触させるステップと、
オリゴヌクレオチドを結び付けた少なくとも２種類のナノ粒子を含む凝集体プローブを提供するステップであって、凝集体プローブのナノ粒子は、それらに取り付けられたオリゴヌクレオチドの一部がハイブリダイズした結果として互いに結合し、凝集体プローブの少なくとも２種類のナノ粒子のうちの少なくとも１種類には、ハイブリダイズした結果ｓｂｐメンバーの特異的結合補体を結び付けたオリゴヌクレオチドに結合されるステップと、
支持体に結び付けられたｓｂｐメンバーと凝集体プローブに結び付けられた特異的結合補体との間の特異的結合相互作用を許容するのに有効な条件下で、支持体に結び付けられたｓｂｐメンバーを凝集体プローブと接触させるステップと、
ｓｂｐメンバーとｓｂｐメンバーのｓｂ補体の特異的結合に基づいて、検出可能な変化を観察するステップと、から成る方法。
【請求項２５】
ｓｂｐメンバーはビオチンである請求項２４に記載の方法。
【請求項２６】
ｓｂ補体はストレプトアビジンまたはアビジンである請求項２４に記載の方法。
【請求項２７】
核酸を検出する方法であって、
（ｉ）オリゴヌクレオチドを結び付けた少なくとも２種類のナノ粒子を含む凝集体プローブであって、凝集体プローブのナノ粒子は、それらに取り付けられたオリゴヌクレオチドの一部がハイブリダイズした結果として互いに結合し、凝集体プローブの少なくとも２種類のナノ粒子のうちの少なくとも１種類には、核酸の第１部分に相補的ないくつかのオリゴヌクレオチドが取り付けられた凝集体プローブ、および（ｉｉ）核酸の第２部分に相補的な配列を有する、ｓｂｐメンバーを有するオリゴヌクレオチドを提供するステップと、
凝集体プローブに結び付けられたオリゴヌクレオチドの一部と核酸の第１部分との間のハイブリダイゼーションを許容するのに有効な条件下で、凝集体プローブに結び付けられたオリゴヌクレオチドと核酸の第１部分との間のハイブリダイゼーションを許容するのに有効な条件下で、核酸を凝集体プローブと接触させるステップと、
核酸を、ｓｂｐメンバーを有するオリゴヌクレオチドと接触させるステップであって、ｓｂｐメンバーを結び付けたオリゴヌクレオチドは、ｓｂｐメンバーを結び付けたオリゴヌクレオチドと核酸の第２部分との間のハイブリダイゼーションを許容するのに有効な条件下で、核酸の第２部分に相補的な配列を有するステップと、
ｓｂｐメンバーの特異的結合補体を結び付けた支持体を提供するステップと、
凝集体プローブに結び付けられたｓｂｐメンバーと支持体に結び付けられたｓｂ補体との間に生じる特異的結合相互作用を許容するのに有効な条件下で、凝集体プローブに結び付けた特異的結合補体と凝集体に結び付けられたｓｂｐメンバーとを接触させるステップと、
ｓｂｐメンバーおよびｓｂ補体の特異的結合に基づいて、検出可能な出来事を観察するステップと、から成る方法。
【請求項２８】
ｓｂｐメンバーはストレプトアビジンまたはアビジンである請求項２７に記載の方法。
【請求項２９】
ｓｂ補体はビオチンである請求項２７に記載の方法。
【請求項３０】
基板には、１つの核酸中の複数の部分の検出、複数の異なる核酸の検出、またはそれらの両方の検出を可能にするようアレイ状に複数の種類のナノ粒子が付着されている、請求項７〜２９のいずれか一項に記載の方法。
【請求項３１】
基板が透明な基板または不透明な白色基板である、請求項７〜２９のいずれか一項に記載の方法。
【請求項３２】
検出可能な変化は基板上における暗色領域の形成である、請求項７〜２９のいずれか一項に記載の方法。
【請求項３３】
ナノ粒子が金から形成されている、請求項７〜２９のいずれか一項に記載の方法。
【請求項３４】
基板を銀染料と接触させて検出可能な変化を生成する、請求項７〜２９のいずれか一項に記載の方法。
【請求項３５】
検出可能な変化は光学式スキャナで観察される、請求項７〜２９のいずれか一項に記載の方法。
【請求項３６】
検体を検出するための凝集体プローブであって、
（ｉ）オリゴヌクレオチドを結び付けた少なくとも２種類のナノ粒子であって、それらに取り付けられたオリゴヌクレオチドの一部がハイブリダイズした結果として互いに結合するナノ粒子と、
（ｉｉ）検体の特異的結合補体が結び付けられたオリゴヌクレオチドであって、ハイブリダイゼーションの結果、凝集体プローブの少なくとも２種類のナノ粒子のうちの少なくとも１種類のオリゴヌクレオチドに結合するオリゴヌクレオチドと、
を備えた凝集体プローブ。
【請求項３７】
検体を検出するための凝集体プローブであって、
（ｉ）オリゴヌクレオチドを結び付けた少なくとも２種類のナノ粒子であって、それらに取り付けられたオリゴヌクレオチドの一部がハイブリダイズした結果として互いに結合するナノ粒子と、
（ｉｉ）検体の特異的結合補体を結び付けたオリゴヌクレオチドと、
（ｉｉｉ）少なくとも２つの部分を有する連結オリゴヌクレオチドであって、連結オリゴヌクレオチドの第１部分は、ハイブリダイゼーションの結果、凝集体プローブの少なく
とも２種類のナノ粒子のうちの少なくとも１種類のナノ粒子のオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドと、
を備えた凝集体プローブ。
【請求項３８】
検体を検出するためのキットであって、
（ａ）以下の（ｉ）〜（ｉｉｉ）を含むナノ粒子共役体を保持する少なくとも１つの容器と、
（ｉ）オリゴヌクレオチドを結び付けたナノ粒子
（ｉｉ）検体の特異的結合補体を結び付けたオリゴヌクレオチドであって、特異的結合対メンバーを有する該オリゴヌクレオチドは、ナノ粒子に結び付けられたオリゴヌクレオチドと結合し、ハイブリダイゼーションの結果、ナノ粒子に結び付けられたオリゴヌクレオチドの少なくとも一部に結合するオリゴヌクレオチドと、
（ｂ）  検出可能な変化を観察するための任意選択の支持体と、を備えたキット。
【請求項３９】
検体を検出するためのキットであって、
（ａ）以下の（ｉ）〜（ｉｉｉ）を含むナノ粒子共役体を保持する少なくとも１つの容器と、
（ｉ）オリゴヌクレオチドを結び付けたナノ粒子
（ｉｉ）検体の特異的結合補体を結び付けたオリゴヌクレオチド
（ｉｉｉ）少なくとも２つの部分を有する連結オリゴヌクレオチドであって、連結オリゴヌクレオチドの第１部分は、ハイブリダイゼーションの結果、ナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチド
（ｂ）  検出可能な変化を観察するための任意選択の支持体と、を備えたキット。
【請求項４０】
検体を検出するためのキットであって、
（ｂ）以下の（ｉ）〜（ｉｉｉ）を含む凝集体プローブを保持する少なくとも１つの容器と、
（ｉ）オリゴヌクレオチドを結び付けた少なくとも２種類のナノ粒子であって、それらに取り付けられたオリゴヌクレオチドの一部がハイブリダイズした結果として互いに結合するナノ粒子と、
（ｉｉ）検体の特異的結合補体が結び付けられたオリゴヌクレオチドであって、ハイブリダイゼーションの結果、凝集体プローブの少なくとも２種類のナノ粒子のうちの少なくとも１種類のナノ粒子のオリゴヌクレオチドに結合するオリゴヌクレオチド
（ｂ）  検出可能な変化を観察するための任意選択の支持体と、を備えたキット。
【請求項４１】
検体を検出するためのキットであって、
（ａ）以下の（ｉ）〜（ｉｉｉ）を含む凝集体プローブを保持する少なくとも１つの容器であって、
（ｉ）オリゴヌクレオチドを結び付けた少なくとも２種類のナノ粒子であって、それらに取り付けられたオリゴヌクレオチドの一部がハイブリダイズした結果として互いに結合するナノ粒子と、
（ｉｉ）検体の特異的結合補体を結び付けたオリゴヌクレオチドと、
（ｉｉｉ）少なくとも２つの部分を有する連結オリゴヌクレオチドであって、連結オリゴヌクレオチドの第１部分は、ハイブリダイゼーションの結果、凝集体プローブの少なくとも２種類のナノ粒子のうちの少なくとも１種類のナノ粒子のオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドとを備え
た容器と、
（ｂ）検出可能な変化を観察するための任意選択の支持体と、を備えたキット。
【請求項４２】
検体を検出するためのキットであって、
（ａ）オリゴヌクレオチドを結び付けたナノ粒子を含むある種類のナノ粒子を保持する少なくとも１つの容器と、
（ｂ）検体の特異的結合補体を結び付けたオリゴヌクレオチドを保持する容器と、該特異的結合対メンバーを結び付けたオリゴヌクレオチドは、ナノ粒子に結び付けたオリゴヌクレオチドの少なくとも一部分に相補的な配列を有することと、
（ｃ）検出可能な変化を観察するための任意選択の支持体と、を備えたキット。
【請求項４３】
検体を検出するためのキットであって、
（ａ）オリゴヌクレオチドを結び付けたナノ粒子共役体を保持する少なくとも１つの容器と、
（ｂ）検体メンバーの特異的結合補体を結び付けたオリゴヌクレオチドを保持する容器と、
（ｃ）少なくとも２つの部分を有する連結オリゴヌクレオチドを保持する容器と、連結オリゴヌクレオチドの第１部分は、ナノ粒子に結び付けられたオリゴヌクレオチドの少なくとも一部分に相補的であり、連結オリゴヌクレオチドの第２部分は、検体の特異的結合補体を結び付けたオリゴヌクレオチドと相補的であることと、
（ｄ）検出可能な変化を観察するための任意選択の支持体と、を備えたキット。
【請求項４４】
検体を検出するためのキットであって、
（ａ）オリゴヌクレオチドを結び付けた少なくとも２種類のナノ粒子を含む凝集体プローブを保持する少なくとも１つの容器と、凝集体プローブは、それらに取り付けられたオリゴヌクレオチドの一部がハイブリダイズした結果として互いに結び付けられることと、
（ｂ）検体の特異的結合補体が結び付けられたオリゴヌクレオチドを保持する容器と、該特異的結合補体が結び付けられたオリゴヌクレオチドは、凝集体プローブの少なくとも２種類のナノ粒子のうちの少なくとも１種類のナノ粒子のオリゴヌクレオチドに相補的であることと、
（ｃ）検出可能な変化を観察するための任意選択の支持体と、を備えたキット。
【請求項４５】
検体を検出するためのキットであって、
（ａ）オリゴヌクレオチドを結び付けた少なくとも２種類のナノ粒子を含む凝集体プローブを保持する少なくとも１つの容器と、凝集体プローブは、それらに取り付けられたオリゴヌクレオチドの一部がハイブリダイズした結果として互いに結び付けられることと、
（ｂ）検体の特異的結合補体が結び付けられたオリゴヌクレオチドが保持する容器と、
（ｃ）少なくとも２つの部分を有する連結オリゴヌクレオチドを保持する容器と、連結オリゴヌクレオチドの第１部分は、凝集体プローブの少なくとも２種類のナノ粒子のうちの少なくとも１種類のナノ粒子のオリゴヌクレオチドと相補的な配列を有し、連結オリゴヌクレオチドの第２部分は、検体の特異的結合補体を結び付けたオリゴヌクレオチドと相補的な配列を有することと、
（ｄ）  検出可能な変化を観察するための任意選択の支持体と、を備えたキット。
【請求項４６】
検体を検出するためのキットであって、
（ａ）オリゴヌクレオチドを結び付けたある種類のナノ粒子を保持する少なくとも１つの容器と、
（ｂ）検体の特異的結合補体に結合するための官能基が共有結合により結合されたオリゴヌクレオチドを保持する容器と、該官能基に結合されたオリゴヌクレオチドは、ナノ粒子に結び付けられたオリゴヌクレオチドの少なくとも一部分に相補的な配列を有すること
と、
（ｃ）検出可能な変化を観察するための任意選択の支持体と、を備えたキット。
【請求項４７】
検体を検出するためのキットであって、
（ａ）オリゴヌクレオチドを結び付けたナノ粒子を保持する少なくとも１つの容器と、
（ｂ）検体の特異的結合補体に結合するための官能基が共有結合により結合されたオリゴヌクレオチドを保持する容器と、
（ｃ）少なくとも２つの部分を有する連結オリゴヌクレオチドを保持する容器と、連結オリゴヌクレオチドの第１部分は、ナノ粒子に結び付けられたオリゴヌクレオチドの少なくとも一部分に相補的であり、連結オリゴヌクレオチドの第２部分は、官能基を有するオリゴヌクレオチドに相補的であることと、
（ｄ）検出可能な変化を観察するための任意選択の支持体と、を備えたキット。
【請求項４８】
検体を検出するためのキットであって、
（ａ）オリゴヌクレオチドを結び付けた少なくとも２種類のナノ粒子を含む凝集プローブを保持する少なくとも１つの容器であって、凝集体プローブのナノ粒子は、それらに取り付けられたオリゴヌクレオチドの一部がハイブリダイズした結果として互いに結合することと、
（ｂ）検体の特異的結合補体に結合するための官能基が共有結合により結合されたオリゴヌクレオチドを保持する容器と、該官能基に結合されたオリゴヌクレオチドは、凝集体の少なくとも２種類のナノ粒子のうちの少なくととも１種類のナノ粒子のオリゴヌクレオチドに相補的な配列を有することと、
（ｃ）検出可能な変化を観察するための任意選択の支持体と、を備えたキット。
【請求項４９】
検体を検出するためのキットであって、
（ａ）オリゴヌクレオチドを結び付けた少なくとも２種類のナノ粒子を含む凝集プローブを保持する少なくとも１つの容器であって、凝集体プローブのナノ粒子は、それらに取り付けられたオリゴヌクレオチドの一部がハイブリダイズした結果として互いに結合することと、
（ｂ）検体の特異的結合補体に結合するための官能基が共有結合により結合されたオリゴヌクレオチドを保持する容器と、
（ｃ）少なくとも２つの部分を有する連結オリゴヌクレオチドを保持する容器と、連結オリゴヌクレオチドの第１部分は、凝集プローブの少なくとも２種類のナノ粒子のうちの少なくとも１種類のナノ粒子のオリゴヌクレオチドに相補的であり、連結オリゴヌクレオチドの第２部分は、官能基が結び付けられたオリゴヌクレオチドに相補的であることと、
（ｄ）検出可能な変化を観察するための任意選択の支持体と、を備えたキット。
【請求項５０】
検体を検出するためのキットであって、
オリゴヌクレオチドを取り付けた基板と、
検体の特異的結合補体に結合するための官能基が共有結合により結合されたオリゴヌクレオチドと、該官能基に結合されたオリゴヌクレオチドは、基板に結び付けられたオリゴヌクレオチドに相補的な配列を有することと、
（ｉ）オリゴヌクレオチドを結び付けたナノ粒子、（ｉｉ）検体の特異的結合補体を結び付けたオリゴヌクレオチドであって、ナノ粒子に結び付けられたオリゴヌクレオチドの少なくとも一部分に相補的な配列を有し、ハイブリダイゼーションの結果、ナノ粒子に結び付けられたオリゴヌクレオチドの少なくとも一部分に結合する、オリゴヌクレオチドと、を含むナノ粒子共役体と、を備えたキット。
【請求項５１】
検体を検出するためのキットであって、
オリゴヌクレオチドを取り付けた基板と、
検体の特異的結合補体に結合するための官能基が共有結合により結合されたオリゴヌクレオチドと、該官能基に結合されたオリゴヌクレオチドは、基板に結び付けられたオリゴヌクレオチドに相補的な配列を有することと、
（ｉ）オリゴヌクレオチドを結び付けたナノ粒子、（ｉｉ）ｓｂｐメンバーの特異的結合補体を結び付けたオリゴヌクレオチド、および（ｉｉｉ）少なくとも２つの部分を有する連結オリゴヌクレオチドであって、連結オリゴヌクレオチドの第１部分は、ハイブリダイゼーションの結果、ナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドとを含むナノ粒子共役体と、を備えたキット。
【請求項５２】
検体を検出するためのキットであって、
オリゴヌクレオチドを取り付けた基板と、基板に結び付けられたオリゴヌクレオチドは、核酸の第１部分に相補的な配列を有していることと、
ｓｂｐメンバーに結び付けられたオリゴヌクレオチドであって、核酸の第２部分に相補的な配列を有するオリゴヌクレオチドと、
（ｉ）オリゴヌクレオチドを結び付けたナノ粒子、（ｉｉ）ｓｂｐメンバーの特異的結合補体を結び付けたオリゴヌクレオチドであって、ナノ粒子に結び付けられたオリゴヌクレオチドの少なくとも一部分に相補的な配列を有し、ハイブリダイゼーションの結果、ナノ粒子に結び付けられたオリゴヌクレオチドの少なくとも一部分に結合するオリゴヌクレオチドと、を含むナノ粒子共役体と、を備えたキット。
【請求項５３】
ｓｂｐメンバーがビオチンである、請求項５２に記載のキット。
【請求項５４】
ｓｂｐメンバーの特異的結合補体がストレプトアビジンまたはアビジンである、請求項５２に記載のキット。
【請求項５５】
核酸を検出するためのキットであって、
オリゴヌクレオチドを取り付けた基板と、基板に結び付けられたオリゴヌクレオチドは、核酸の第１部分に相補的な配列を有していることと、
ｓｂｐメンバーに結び付けられたオリゴヌクレオチドであって、核酸の第２部分に相補的な配列を有するオリゴヌクレオチドと、
（ｉ）オリゴヌクレオチドを結び付けたナノ粒子、（ｉｉ）ｓｂｐメンバーの特異的結合補体を結び付けたオリゴヌクレオチド、および（ｉｉｉ）少なくとも２つの部分を有する連結オリゴヌクレオチドであって、連結オリゴヌクレオチドの第１部分は、ハイブリダイゼーションの結果、ナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドとを含むナノ粒子共役体と、を備えたキット。
【請求項５６】
ｓｂｐメンバーはビオチンである、請求項５５に記載のキット。
【請求項５７】
ｓｂｐメンバーの特異的結合補体がストレプトアビジンまたはアビジンである、請求項５５に記載のキット。
【請求項５８】
検体を検出するためのキットであって、
オリゴヌクレオチドを取り付けた基板と、
検体に結合するための官能基が共有結合により結合されたオリゴヌクレオチドであって、該官能基に結合されたオリゴヌクレオチドは、基板に結び付けられたオリゴヌクレオチドの少なくとも一部分に相補的な配列を有するオリゴヌクレオチドと、
以下の（ｉ），（ｉｉ）を含む凝集体プローブと、
（ｉ）オリゴヌクレオチドを結び付けた少なくとも２種類のナノ粒子であって、それぞれに取り付けたオリゴヌクレオチドの一部がハイブリダイズした結果として互いに結合するナノ粒子
（ｉｉ）検体の特異的結合補体に結び付けられたオリゴヌクレオチドであって、ハイブリダイゼーションの結果、凝集体プローブの前記少なくとも２種類のナノ粒子のうちの少なくとも１種類のナノ粒子のオリゴヌクレオチドがさらに結合するオリゴヌクレオチド
を備えたキット。
【請求項５９】
検体を検出するためのキットであって、
オリゴヌクレオチドを取り付けた基板と、
検体に結合するための官能基が共有結合により結合されたオリゴヌクレオチドであって、該官能基に結合されたオリゴヌクレオチドは、基板に結び付けられたオリゴヌクレオチドの少なくとも一部分に相補的な配列を有するオリゴヌクレオチドと、
以下の（ｉ）〜（ｉｉｉ）を含む凝集体プローブと、
（ｉ）オリゴヌクレオチドを結び付けた少なくとも２種類のナノ粒子であって、それぞれに取り付けたオリゴヌクレオチドの一部がハイブリダイズした結果として互いに結合するナノ粒子
（ｉｉ）検体の特異的結合補体が結び付けられたオリゴヌクレオチド
（ｉｉｉ）少なくとも２つの部分を有する連結オリゴヌクレオチドであって、連結オリゴヌクレオチドの第１部分は、ハイブリダイゼーションの結果、凝集体プローブの前記少なくとも２種類のナノ粒子のうちの少なくとも１種類のナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチド
を備えたキット。
【請求項６０】
核酸を検出するためのキットであって、
オリゴヌクレオチドを取り付けた基板と、基板に結び付けられたオリゴヌクレオチドは、核酸の第１部分に相補的な配列を有していることと、
以下の（ｉ），（ｉｉ）を含む凝集体プローブと、
（ｉ）オリゴヌクレオチドを結び付けた少なくとも２種類のナノ粒子であって、それぞれに取り付けたオリゴヌクレオチドの一部がハイブリダイズした結果として互いに結合するナノ粒子
（ｉｉ）ｓｂｐメンバーの特異的結合補体を結び付けたオリゴヌクレオチドであって、ハイブリダイゼーションの結果、凝集体プローブの前記少なくとも２種類のナノ粒子のうちの少なくとも１種類のナノ粒子に結び付けられたオリゴヌクレオチドと結合するオリゴヌクレオチド
を備えたキット。
【請求項６１】
ｓｂｐメンバーがビオチンである、請求項６０に記載のキット。
【請求項６２】
ｓｂｐメンバーの特異的結合補体がストレプトアビジンまたはアビジンである、請求項６０に記載のキット。
【請求項６３】
核酸を検出するためのキットであって、
オリゴヌクレオチドを取り付けた基板と、基板に結び付けられたオリゴヌクレオチドは、核酸の第１部分に相補的な配列を有していることと、
ｓｂｐメンバーに結び付けられたオリゴヌクレオチドであって、核酸の第２部分に相補的な配列を有するオリゴヌクレオチドと、
以下の（ｉ）〜（ｉｉｉ）を含む凝集体プローブと、
（ｉ）オリゴヌクレオチドを結び付けた少なくとも２種類のナノ粒子であって、それぞれに取り付けたオリゴヌクレオチドの一部がハイブリダイズした結果として互いに結合するナノ粒子
（ｉｉ）検体の特異的結合補体が結び付けられたオリゴヌクレオチド
（ｉｉｉ）少なくとも２つの部分を有する連結オリゴヌクレオチドであって、連結オリゴヌクレオチドの第１部分は、ハイブリダイゼーションの結果、凝集体プローブの前記少なくとも２種類のナノ粒子のうちの少なくとも１種類のナノ粒子に結び付けられたオリゴヌクレオチドと結合し、連結オリゴヌクレオチドの第２部分は、ハイブリダイゼーションの結果、ｓｂｐメンバーの特異的結合補体を結び付けたオリゴヌクレオチドに結合する連結オリゴヌクレオチド
を備えたキット。
【請求項６４】
ｓｂｐメンバーがビオチンである、請求項６３に記載のキット。
【請求項６５】
ｓｂｐメンバーの特異的結合補体がストレプトアビジンまたはアビジンである、請求項６３に記載のキット。
【請求項６６】
ナノファブリケーションの方法であって、
選択配列を有する連結オリゴヌクレオチドを提供するステップであって、連結オリゴヌクレオチドの各種類の配列が少なくとも２つの部分を有するステップと、
オリゴヌクレオチドを取り付けた１または複数の種類のナノ粒子を提供するステップであって、各種類のナノ粒子上のオリゴヌクレオチドが連結オリゴヌクレオチドの配列の第２部分に相補的な配列を有するステップと、
２つ以上のビオチン分子に結び付けられたストレプトアビジンまたはアビジンより構成された複合体を提供するステップであって、各分子にはオリゴヌクレオチドが結び付けられ、該オリゴヌクレオチドは、連結オリゴヌクレオチドの配列の第２部分に相補的な配列を有するステップと、
連結オリゴヌクレオチド、複合体およびナノ粒子を、所望のナノ材料またはナノ構造を形成するよう、ナノ粒子上のオリゴヌクレオチドおよびビオチンに結び付けられた第１のオリゴヌクレオチドの連結オリゴヌクレオチドに対するハイブリダイゼーションを許容するのに有効な条件下で接触させるステップと、から成る方法。
【請求項６７】
ナノファブリケーションの方法であって、
（ｉ）各種類の連結オリゴヌクレオチドの配列が少なくとも２つの部分を有する、少なくとも１種類の連結オリゴヌクレオチド、（ｉｉ）オリゴヌクレオチドが取り付けられた少なくとも２種類のナノ粒子であって、第１種類のナノ粒子上のオリゴヌクレオチドは、第２種類のナノ粒子上のオリゴヌクレオチドの配列に相補的な配列と連結オリゴヌクレオチドの配列の第１部分に相補的な配列とを有し、第２種類のナノ粒子上のオリゴヌクレオチドは、第１種類のナノ粒子−オリゴヌクレオチド共役体上のオリゴヌクレオチドの配列に相補的な配列と連結オリゴヌクレオチドの配列の第１部分に相補的な配列とを有するナノ粒子と、（ｉｉｉ）２つ以上のビオチン分子に結び付けられたストレプトアビジンまたはアビジンより構成された複合体であって、各分子にはオリゴヌクレオチドが結び付けられ、該ビオチンに結び付けられたオリゴヌクレオチドは、連結オリゴヌクレオチドの配列の第２部分に相補的な配列を有する複合体と、を提供するステップと、
第１および第２種類のナノ粒子、連結オリゴヌクレオチド、および複合体を、所望のナノ材料またはナノ構造を形成するよう、ナノ粒子上のオリゴヌクレオチドの互いに対するおよび連結オリゴヌクレオチドに対するハイブリダイゼーションならびに連結オリゴヌクレオチドに対する複合体のオリゴヌクレオチドのハイブリダイゼーションを許容するのに有効な条件下で接触させるステップと、から成る方法。
【請求項６８】
ナノファブリケーションの方法であって、
（ａ）各種類の連結オリゴヌクレオチドの配列が少なくとも２つの部分を有する、少なくとも１種類の連結オリゴヌクレオチド、（ｂ）オリゴヌクレオチドが取り付けられた１または複数のナノ粒子であって、各種類のナノ粒子上のオリゴヌクレオチドが、連結オリゴヌクレオチドの配列の第１部分に相補的な配列を有するナノ粒子、（ｃ）オリゴヌクレオチドが結び付けられたビオチンであって、ビオチン分子に結び付けられたオリゴヌクレオチドは、連結オリゴヌクレオチドの配列の第２部分に相補的な配列を有するビオチン、（ｄ）ストレプトアビジンまたはアビジンを提供するステップと、
連結オリゴヌクレオチド、オリゴヌクレオチドが結び付けられたビオチン、およびナノ粒子を、ナノ粒子上のオリゴヌクレオチドとビオチンに結び付けられたオリゴヌクレオチドとが連結オリゴヌクレオチドに対してハイブリダイゼーションし、複合体を形成するのに十分な条件下で接触させるステップと、
複合体を、所望のナノ材料またはナノ構造を形成するよう、ビオチンとストレプトアビジンまたはアビジンとの間の特異的結合相互作用を許容するのに有効な条件下で、ストレプトアビジンまたはアビジンと接触させるステップと、から成る方法。
【請求項６９】
ナノ材料であって、
（ｉ）各種類の連結オリゴヌクレオチドの配列が少なくとも２つの部分を有する、少なくとも１種類の連結オリゴヌクレオチド、（ｉｉ）オリゴヌクレオチドが取り付けられた少なくとも２種類のナノ粒子であって、第１種類のナノ粒子上のオリゴヌクレオチドは、第２種類のナノ粒子上のオリゴヌクレオチドの配列に相補的な配列と連結オリゴヌクレオチドの配列の第１部分に相補的な配列とを有し、第２種類のナノ粒子上のオリゴヌクレオチドは、第１種類のナノ粒子−オリゴヌクレオチド共役体上のオリゴヌクレオチドの配列に相補的な配列と連結オリゴヌクレオチドの配列の第１部分に相補的な配列とを有するナノ粒子と、（ｉｉｉ）２つ以上のビオチン分子に結び付けられたストレプトアビジンまたはアビジンより構成された複合体であって、各分子にはオリゴヌクレオチドが結び付けられ、該ビオチンに結び付けられたオリゴヌクレオチドは、連結オリゴヌクレオチドの配列の第２部分に相補的な配列を有する複合体と、を提供するステップと、
第１および第２種類のナノ粒子、連結オリゴヌクレオチド、および複合体を、所望のナノ材料またはナノ構造を形成するよう、ナノ粒子上のオリゴヌクレオチドの互いに対するおよび連結オリゴヌクレオチドに対するハイブリダイゼーションならびに連結オリゴヌクレオチドに対する複合体のオリゴヌクレオチドのハイブリダイゼーションを許容するのに有効な条件下で接触させるステップと、から成る方法によって製造されたナノ材料。
【請求項７０】
ナノ材料であって、
（ａ）各種類の連結オリゴヌクレオチドの配列が少なくとも２つの部分を有する、少なくとも１種類の連結オリゴヌクレオチド、（ｂ）オリゴヌクレオチドが取り付けられた１または複数のナノ粒子であって、各種類のナノ粒子上のオリゴヌクレオチドが、連結オリゴヌクレオチドの配列の第１部分に相補的な配列を有するナノ粒子、（ｃ）オリゴヌクレオチドが結び付けられたビオチンであって、ビオチン分子に結び付けられたオリゴヌクレオチドは、連結オリゴヌクレオチドの配列の第２部分に相補的な配列を有するビオチン、（ｄ）ストレプトアビジンまたはアビジンを提供するステップと、
連結オリゴヌクレオチド、オリゴヌクレオチドが結び付けられたビオチン、およびナノ粒子を、ナノ粒子上のオリゴヌクレオチドとビオチンに結び付けられたオリゴヌクレオチドとが連結オリゴヌクレオチドに対してハイブリダイゼーションし、複合体を形成するのに十分な条件下で接触させるステップと、
複合体を、所望のナノ材料またはナノ構造を形成するよう、ビオチンとストレプトアビジンまたはアビジンとの間の特異的結合相互作用を許容するのに有効な条件下で、ストレプトアビジンまたはアビジンと接触させるステップと、から成る方法によって製造された
ナノ材料。
【請求項７１】
少なくとも２つの部分を有する選択標的核酸を、他の核酸から分離する方法であって、
（ａ）各種類のナノ粒子上のオリゴヌクレオチドが選択核酸の第１部分の配列に相補的な配列を有する、オリゴヌクレオチドを取り付けた１または複数の種類のナノ粒子、および（ｂ）各分子に第１のオリゴヌクレオチドが結び付けられ、第１のオリゴヌクレオチドが選択核酸の第２部分の配列に相補的な配列を有する、２つ以上のビオチン分子に結び付けられたストレプトアビジンまたはアビジンより構成された複合体、を提供するステップと、
選択核酸および他の核酸を、ナノ粒子上のオリゴヌクレオチドおよび複合体の第１のオリゴヌクレオチドの、選択核酸とのハイブリダイゼーションを許容して、続いて凝集体を形成するのを許容するのに有効な条件下でナノ粒子と接触させるステップと、
選択核酸を含む凝集体を分別するステップと、から成る方法。
【請求項７２】
少なくとも２つの部分を有する選択標的核酸を、他の核酸から分離する方法であって、
（ａ）各種類のナノ粒子上のオリゴヌクレオチドが選択核酸の第１部分の配列に相補的な配列を有する、オリゴヌクレオチドを取り付けた１または複数の種類のナノ粒子、（ｂ）選択核酸の第２部分の配列に相補的な配列を有するオリゴヌクレオチドを結び付けたビオチン、および（ｃ）ストレプトアビジンまたはアビジンを提供するステップと、
選択核酸および他の核酸を、ナノ粒子上のオリゴヌクレオチドとビオチン構築物のオリゴヌクレオチドの、選択核酸とのハイブリダイゼーションを許容して、複合体を形成するのを許容するのに有効な条件下で、オリゴヌクレオチドを結び付けたナノ粒子およびビオチンと接触させるステップと、
ビオチンとストレプトアビジンまたはアビジンとの間の特異的結合相互作用を許容し、続いて凝集体を形成するのを許容するのに有効な条件下で、複合体を、ストレプトアビジンまたはアビジンと接触させるステップと、
選択核酸を含む凝集体を分別するステップと、から成る方法。
【発明の詳細な説明】
【技術分野】
【０００１】
本発明は、天然または合成の、かつ修飾または非修飾の、核酸およびタンパク質を含む検体を検出する方法に関する。また、本発明は、核酸を検出するための材料およびそれらの材料を調製する方法にも関する。本発明はさらに、ナノファブリケーション法に関する。最後に、本発明は、選択核酸を他の核酸から分離する方法に関する。
【背景技術】
【０００２】
本発明は米国国立衛生研究所（ＮＩＨ）助成番号ＧＭ１０２６５および陸軍研究所（ＡＲＯ）助成番号ＤＡＡＧ５５−０９６７−１−０１３３の下で政府支援によって完成されたものである。政府は本発明に関し一定の権利を有する。
【０００３】
本願は、係属中のＰＣＴ出願第ＰＣＴ／ＵＳ９７／１２７８３号（１９９７年７月２１日出願）の一部継続出願である、係属中の出願番号第０９／２４０，７５５号（１９９９年１月２９日出願）の一部継続出願である、出願番号第０９／３４４，６６７号（１９９９年６月２５日出願）の一部継続出願である、係属中の出願番号第０９／７６０，５００号（２００１年１月１２日出願）の一部係属出願である。上記の各文献は引用により本願に組み込まれる。仮出願番号第６０／０３１，８０９号（１９９６年７月２９日出願）、第６０／１７６，４０９号（２０００年１月１３日出願）、第６０／２００，１６１号（２０００年４月２６日出願）、第６０／１９２，６９９号（２０００年３月２８日出願）、第６０／２５４，３９２号（２０００年１２月８日出願）、第６０／２５５，２３５号（２０００年１２月１１日出願）の利益も主張する。上記の各文献の開示は引用により本願に組み込まれる。
【０００４】
（発明の背景）
核酸を検出し、スクリーニングする方法の開発は、遺伝的、細菌性およびウイルス性疾患の診断に重要である。非特許文献１参照。現在、特定の核酸配列の検出に使用されている方法には様々なものがある。同上。しかし、これらの方法は、複雑で、時間がかかり、かつ／または特殊化された高価な装置を必要とする。そのような装置を必要としない簡単で高速の核酸検出法が望ましいことは明らかである。
【０００５】
金コロイドタンパク質プローブは、免疫細胞化学における広い用途が見出されている［非特許文献２〜３］。これらのプローブは、注意深く定義した条件下で水溶液から金表面上に抗体を吸着することにより調製される。この方法で生産された複合体は、機能的であるが、いくつかの欠点を有している：例えば、そのようなタンパク質の一部は、放置すると脱着し、抗原標的に対する吸着抗体と競合する抗体を溶液中へ遊離する；吸着量が低く抗体の一部が吸着時に変性するため、活性が低い；およびそのようなタンパク質でコートされた粒子は、特にイオン強度の高い溶液中で自己集合する蛍光がある。ナノ粒子タンパク質プローブを調整するための別の手段が、Ｊ．Ｅ．Ｈａｉｎｆｅｌｄ、Ｒ．Ｄ．Ｌｅｏｎｅ、Ｆ．Ｒ．Ｆｕｒｕｙａ、およびＲ．Ｄ．Ｐｏｗｅｌｌにより説明されている（特許文献１）。典型的には、この方法は、反応置換基（Ｘ）を生じるトリアリルホスフィンまたはメルカプトアルキル誘導体を含む有機溶媒中で金の塩を還元し、Ａｕ−ＰまたはＡｕ−Ｓ結合を介して表面に結び付けられたリンカー上にＸ置換基を運ぶ小さなナノ粒子（５０〜７０の金の原子）を与えることを含む。続いて、コロイド溶液を、タンパク質Ｘと反応する置換基Ｙを有するタンパク質と反応させ、このタンパク質をナノ粒子に共有結合でリンクする。そのようなナノ粒子に関する作用は、多くのタンパク質の水への溶解度の低さによって制限され、これにより有効に利用できるタンパク質−ナノ粒子共役体の範囲が制限される。さらに、これらの粒子の表面にはほんの少数の金の原子しか存在しないため
、ある所定粒子の表面に結び付けることが可能な「捕獲」鎖の数は非常に低い。
【０００６】
金属および半導体コロイドをナノ材料へと集合させるために様々な方法が開発されている。これらの方法は、対向する両端に対象コロイドに対して化学的親和性を持つ官能価を有する共有結合リンカー分子を使用することに焦点を合わせている。これまでに最も成功した方法の１つ（非特許文献４）は、金コロイドと、十分に確立されたチオール吸着化学の使用を伴っている。非特許文献５〜６参照。この方法では、粒子リンカー分子として線状アルカンジチオールを用いる。リンカー分子の各末端のチオール基は、コロイド粒子に共有結合して凝集体構造を形成する。この方法の難点は、プロセスが制御しにくく、集合体が不可逆的に形成されることである。これらの構造の材料特性を十分に利用しようとするならば、集合プロセスを系統的に制御する方法が必要である。
【０００７】
医用生体材料の調製およびナノファブリケーション法におけるＤＮＡ利用の可能性が認識されている。この研究では、研究者らは、十分に決定された幾何学的形状およびサイズを有する印象的な構造を設計するために、オリゴヌクレオチドの配列特異的分子認識特性を用いることに焦点を当てている。非特許文献７〜１７参照。しかし、ＤＮＡ構造生成理論を実験的に確認するのはまだまだ先のことである。非特許文献１８参照。
【特許文献１】米国特許第５，５２１，２８９号明細書（１９９６年５月２８日）、「小さな有機金属プローブ（Ｓｍａｌｌ  Ｏｒｇａｎｏｍｅｔａｌｌｉｃ  Ｐｒｏｂｅｓ）」
【非特許文献１】Ｍａｎｓｆｉｅｌｄ，Ｅ．Ｓ．ら，Ｍｏｌｅｃｕｌａｒ  ａｎｄ  Ｃｅｌｌｕｌａｒ  Ｐｒｏｂｅ，第９巻，１４５−１５６ページ（１９９５年）
【非特許文献２】Ｓ．ＧａｒｚｏｎとＭ．Ｂｅｎｄａｙａｎ、「免疫金電子顕微鏡（Ｉｍｍｕｎｏ−Ｇｏｌｄ  Ｅｌｅｃｔｒｏｎ  Ｍｉｃｒｏｓｃｏｐｙ）の「金コロイドプローブ：および  ウイルス細胞化学におけるその応用の概観（Ｃｏｌｌｏｉｄａｌ  Ｇｏｌｄ  Ｐｒｏｂｅ：Ａｎ  Ｏｖｅｒｖｉｅｗ  ｏｆ  ｉｔｓ  Ａｐｐｌｉｃａｔｉｏｎｓ  ｉｎ  Ｖｉｒａｌ  Ｃｙｔｏｃｈｅｍｉｓｔｒｙ）」、Ａ．  Ｄ．ＨｙａｔｔおよびＢ．Ｔ．Ｅａｔｏｎ編、ＣｒＣ出版、Ａｎｎ  Ａｒｂｏｒ、ＭＩ（１９９３）
【非特許文献３】Ｊ．Ｅ．Ｂｅｅｓｌｅｙ、「金コロイド：細胞化学マーキングのための新しい展望（Ｃｏｌｌｏｉｄａｌ  Ｇｏｌｄ：Ａ  Ｎｅｗ  Ｐｅｒｓｐｅｃｔｉｖｅ  ｆｏｒ  Ｃｙｔｏｃｈｅｍｉｃａｌ  ｍａｒｋｉｎｇ）」、オックスフォード大学出版、オックスフォード（１９８９）
【非特許文献４】Ｂｒｕｓｔら，Ａｄｖ．Ｍａｔｅｒ．，第７巻，７９５−７９７ページ（１９９５年）
【非特許文献５】Ｂａｉｎ  ＆  Ｗｈｉｔｅｓｉｄｅｓ，Ａｎｇｅｗ．Ｃｈｅｍ．Ｉｎｔ．Ｅｄ．Ｅｎｇｌ．，第２８巻，５０６−５１２ページ（１９８９年）
【非特許文献６】Ｄｕｂｏｉｓ  ＆  Ｎｕｚｚｏ，Ａｎｎｕ．Ｒｅｖ．Ｐｈｙｓ．Ｃｈｅｍ．，第４３巻，４３７−４６４ページ（１９９２年）
【非特許文献７】Ｓｈｅｋｈｔｍａｎら，Ｎｅｗ  Ｊ．Ｃｈｅｍ．，第１７巻，７５７−７６３ページ（１９９３年）
【非特許文献８】Ｓｈａｗ  ＆  Ｗａｎｇ，Ｓｃｉｅｎｃｅ，第２６０巻，５３３−５３６ページ（１９９３年）
【非特許文献９】Ｃｈｅｎら，Ｊ．Ａｍ．Ｃｈｅｍ．Ｓｏｃ．，第１１１巻，６４０２−６４０７ページ（１９８９年）
【非特許文献１０】Ｃｈｅｎ  ＆  Ｓｅｅｍａｎ，Ｎａｔｕｒｅ，第３５０巻，６３１−６３３ページ（１９９１年）
【非特許文献１１】Ｓｍｉｔｈ  ａｎｄ  Ｆｅｉｇｏｎ，Ｎａｔｕｒｅ，第３５６巻，１６４−１６８ページ（１９９２年）
【非特許文献１２】Ｗａｎｇら，Ｂｉｏｃｈｅｍ．，第３２巻，１８９９−１９０４ページ（１９９３年）
【非特許文献１３】Ｃｈｅｎら，Ｂｉｏｃｈｅｍ．，第３３巻，１３５４０−１３５４６ページ（１９９４年）
【非特許文献１４】Ｍａｒｓｈら，Ｎｕｃｌｅｉｃ  Ａｃｉｄｓ  Ｒｅｓ．，第２３巻，６９６−７００ページ（１９９５年）
【非特許文献１５】Ｍｉｒｋｉｎ，Ａｎｎｕ．Ｒｅｖｉｅｗ  Ｂｉｏｐｈｙｓ．Ｂｉｏｍｏｌ．Ｓｔｒｕｃｔ．，第２３巻，５４１−５７６ページ（１９９４年）
【非特許文献１６】Ｗｅｌｌｓ，Ｊ．Ｂｉｏｌ．Ｃｈｅｍ．，第２６３巻，１０９５−１０９８ページ（１９８８年）
【非特許文献１７】Ｗａｎｇら，Ｂｉｏｃｈｅｍ．，第３０巻，５６６７−５６７４ページ（１９９１年）
【非特許文献１８】Ｓｅｅｍａｎら，Ｎｅｗ  Ｊ．Ｃｈｅｍ．，第１７巻，７３９−７５５ページ（１９９３年）
【発明の開示】
【発明が解決しようとする課題】
【０００８】
本発明の目的は、オリゴヌクレオチドを付着させたナノ粒子とその使用方法を提供することである。
【課題を解決するための手段】
【０００９】
本発明は、核酸を検出する方法を提供する。１実施形態では、方法は、オリゴヌクレオチドを付着させたある種類のナノ粒子（ナノ粒子−オリゴヌクレオチド共役体）を核酸と接触させるステップを含む。核酸は少なくとも２つの部分を有し、各ナノ粒子上のオリゴヌクレオチドは、該核酸の少なくとも２つの部分の配列に相補的な配列を有している。接触は、核酸とナノ粒子上のオリゴヌクレオチドを有効にハイブリダイズさせる条件下で起こる。ナノ粒子上のオリゴヌクレオチドと核酸のハイブリダイズによって、検出可能な変化が生じる。
【００１０】
別の実施形態では、方法は、オリゴヌクレオチドを付着させた少なくとも２種類のナノ粒子を核酸と接触させるステップを含む。第１種類のナノ粒子上のオリゴヌクレオチドは、核酸の配列の第１部分に相補的な配列を有する。第２種類のナノ粒子上のオリゴヌクレオチドは、核酸の配列の第２部分に相補的な配列を有する。接触は、核酸とナノ粒子上のオリゴヌクレオチドを有効にハイブリダイズさせる条件下で起こり、このハイブリダイゼーションによって生じた検出可能な変化を観察する。
【００１１】
さらなる実施形態では、方法は、第１種類のナノ粒子を付着させた基板を提供するステップを含む。第１種類のナノ粒子にはオリゴヌクレオチドが付着しており、該オリゴヌクレオチドは核酸の配列の第１部分に相補的な配列を有する。基板を、ナノ粒子上のオリゴヌクレオチドと核酸を有効にハイブリダイズさせる条件下で核酸と接触させる。その後、オリゴヌクレオチドが付着した第２種類のナノ粒子を提供する。該オリゴヌクレオチドは核酸の配列の１または複数の他の部分に相補的な配列を有する。基板に結び付けられた核酸を、第２種類のナノ粒子上のオリゴヌクレオチドを核酸と有効にハイブリダイズさせる条件下で、第２種類のナノ粒子オリゴヌクレオチドと接触させる。検出可能な変化はこの時点で観察可能となる。方法は、少なくとも２つの部分を有する選択配列を有する結合オリゴヌクレオチドを提供するステップをさらに含む。該２つの部分の、第１部分は、第２種類のナノ粒子上のオリゴヌクレオチドの配列の少なくとも一部分に相補的である。結合オリゴヌクレオチドを、結合オリゴヌクレオチドをナノ粒子上のオリゴヌクレオチドに有効にハイブリダイズさせる条件下で、基板に結び付けられた第２種類のナノ粒子−オリゴヌクレオチド共役体と接触させる。その後、結合オリゴヌクレオチドの第２部分の配列に相補的な配列を有するオリゴヌクレオチドを付着させた第３種類のナノ粒子を、結合オリゴヌクレオチドをナノ粒子上のオリゴヌクレオチドに有効にハイブリダイズさせる条件下
で、基板に結び付けられた結合オリゴヌクレオチドと接触させる。最後に、そのようなハイブリダイゼーションによって生じた検出可能な変化を観察する。
【００１２】
さらに別の実施形態では、方法は、核酸の配列の第１部分に相補的な配列を有するオリゴヌクレオチドを付着させた基板と核酸を接触させるステップを含む。接触は、基板上のオリゴヌクレオチドを核酸と有効にハイブリダイズさせる条件下で起こる。その後、基板に結び付けられた核酸を、核酸の配列の第２部分に相補的な配列を有するオリゴヌクレオチドを付着させた第１種類のナノ粒子と接触させる。接触は、ナノ粒子上のオリゴヌクレオチドを核酸と有効にハイブリダイズさせる条件下で起こる。次に、基板に結び付けられた第１種類のナノ粒子−オリゴヌクレオチド共役体を、オリゴヌクレオチドを付着させた第２種類のナノ粒子と接触させる。第２種類のナノ粒子上のオリゴヌクレオチドは、第１種類のナノ粒子上のオリゴヌクレオチドの配列の少なくとも１つの部分に相補的な配列を有する。接触は、第１および第２種類のナノ粒子上のオリゴヌクレオチドを有効にハイブリダイズさせる条件下で起こる。最後に、そのようなハイブリダイゼーションによって生じた検出可能な変化を観察する。
【００１３】
別の実施形態では、方法は、核酸の配列の第１部分に相補的な配列を有するオリゴヌクレオチドを付着させた基板と核酸を接触させるステップを含む。接触は、基板上のオリゴヌクレオチドを核酸と有効にハイブリダイズさせる条件下で起こる。その後、基板に結び付けられた核酸を、核酸の配列の一部分に相補的な配列を有するオリゴヌクレオチドを付着させたリポソームと接触させる。接触は、リポソーム上のオリゴヌクレオチドを核酸と有効にハイブリダイズさせる条件下で起こる。次に、基板に結び付けられたリポソーム−オリゴヌクレオチド共役体を、少なくとも第１種類のオリゴヌクレオチドを付着させた第１種類のナノ粒子と接触させる。第１種類のオリゴヌクレオチドの、ナノ粒子に付着していない端部には、疎水基が付いている。接触は、疎水的相互作用の結果としてナノ粒子上のオリゴヌクレオチドがリポソームに有効に付着する条件下で起こる。検出可能な変化はこの時点で観察可能となる。方法は、リポソームに結び付けられた第１種類のナノ粒子−オリゴヌクレオチド共役体を、オリゴヌクレオチドを付着させた第２種類のナノ粒子と接触させるステップをさらに含み得る。第１種類のナノ粒子には、第２種類のナノ粒子上のオリゴヌクレオチドの配列の少なくとも１つの部分に相補的な配列を有する第２種類のオリゴヌクレオチドが付着する。第２種類のナノ粒子上のオリゴヌクレオチドは、第１種類のナノ粒子上の第２種類のオリゴヌクレオチドの配列の少なくとも一部分に相補的な配列を有する。接触は、第１および第２種類のナノ粒子上のオリゴヌクレオチドを有効にハイブリダイズさせる条件下で起こる。その後、検出可能な変化を観察する。
【００１４】
別の実施形態では、方法は、オリゴヌクレオチドを付着させた基板と、検出する核酸を接触させるステップを含む。オリゴヌクレオチドは、該核酸の配列の第１部分に相補的な配列を有する。接触は、基板上のオリゴヌクレオチドを該核酸と有効にハイブリダイズさせる条件下で起こる。次に、基板に結び付けられた核酸を、該核酸の配列の第２部分に相補的な配列を有するオリゴヌクレオチドを付着させたある種類のナノ粒子と接触させる。接触は、ナノ粒子上のオリゴヌクレオチドを前記核酸と有効にハイブリダイズさせる条件下で起こる。その後、基板を銀染料と接触させて検出可能な変化を生成し、その検出可能な変化を観察する。
【００１５】
さらに別の実施形態では、方法は、第１種類のナノ粒子を付着させた基板を提供するステップを含む。ナノ粒子には、検出する核酸の配列の第１部分に相補的な配列を有するオリゴヌクレオチドが付着している。その後、核酸を、該核酸とナノ粒子上のオリゴヌクレオチドを有効にハイブリダイズさせる条件下で、基板に付けられたナノ粒子と接触させる。次に、オリゴヌクレオチドを付着させた少なくとも２種類のナノ粒子を含む凝集体プローブを提供する。凝集体プローブのナノ粒子は、該ナノ粒子に付着したオリゴヌクレオチ
ドの一部がハイブリダイズした結果、互いに結び付けられる。凝集体プローブの前記少なくとも２種類のナノ粒子のうちの少なくとも１種類には、核酸の配列の第２部分に相補的な配列を有するオリゴヌクレオチドが付着している。最後に、基板に結び付けられた核酸を、該核酸と凝集体プローブ上のオリゴヌクレオチドを有効にハイブリダイズさせる条件下で、凝集体プローブと接触させ、検出可能な変化を観察する。
【００１６】
さらなる実施形態では、方法は、オリゴヌクレオチドを付着させた基板を提供するステップを含む。オリゴヌクレオチドは、検出する核酸の配列の第１部分に相補的な配列を有する。オリゴヌクレオチドを付着させた少なくとも２種類のナノ粒子を含む凝集体プローブを提供する。凝集体プローブのナノ粒子は、該ナノ粒子に付着したオリゴヌクレオチドの一部がハイブリダイズした結果、互いに結び付けられる。凝集体プローブの前記少なくとも２種類ナノ粒子のうちの少なくとも１種類には、前記核酸の配列の第２部分に相補的な配列を有するそれにオリゴヌクレオチドが付着している。核酸、基板および凝集体プローブを、凝集体プローブ上のオリゴヌクレオチドおよび基板上のオリゴヌクレオチドと核酸とを有効にハイブリダイズさせる条件下で接触させ、検出可能な変化を観察する。
【００１７】
さらなる実施形態では、方法は、オリゴヌクレオチドを付着させた基板を提供するステップを含む。オリゴヌクレオチドを付着させた少なくとも２種類のナノ粒子を含む凝集体プローブを提供する。凝集体プローブのナノ粒子は、該ナノ粒子に付着したオリゴヌクレオチドの一部がハイブリダイズした結果、互いに結び付けられる。凝集体プローブの前記少なくとも２種類ナノ粒子の少なくとも１種類には、検出する核酸の配列の第１部分に相補的な配列を有するオリゴヌクレオチドが付着している。少なくとも２種類のオリゴヌクレオチドを付着させたある種類のナノ粒子を提供する。第１種類のオリゴヌクレオチドは前記核酸の配列の第２部分に相補的な配列を有し、第２種類のオリゴヌクレオチドは、基板に付着したオリゴヌクレオチドの配列の少なくとも一部分に相補的な配列を有する。核酸、凝集体プローブ、ナノ粒子および基板を、凝集体プローブ上およびナノ粒子上のオリゴヌクレオチドと核酸を有効にハイブリダイズさせ、かつナノ粒子上のオリゴヌクレオチドを基板上のオリゴヌクレオチドと有効にハイブリダイズさせる条件下で接触させ、検出可能な変化を観察する。
【００１８】
別の実施形態では、方法は、検出する核酸を、オリゴヌクレオチドを付着させた基板と接触させるステップを含む。オリゴヌクレオチドは、前記核酸の配列の第１部分に相補的な配列を有する。接触は、基板上のオリゴヌクレオチドを前記核酸と有効にハイブリダイズさせる条件下で起こる。基板に結び付けられた核酸を、前記核酸の配列の一部分に相補的な配列を有するオリゴヌクレオチドを付着させたリポソームと接触させる。接触は、リポソーム上のオリゴヌクレオチドを前記核酸と有効にハイブリダイズさせる条件下で起こる。オリゴヌクレオチドを付着させた少なくとも２種類のナノ粒子を含む凝集体プローブを提供する。凝集体プローブのナノ粒子は、該ナノ粒子に付着したオリゴヌクレオチドの一部がハイブリダイズした結果、互いに結び付けられる。凝集体プローブの前記少なくとも２種類のナノ粒子の少なくとも１種類には、ナノ粒子に付着しない端部に疎水基が付いたオリゴヌクレオチドが付着する。基板に結び付けられたリポソームを、疎水的相互作用の結果として凝集体プローブ上のオリゴヌクレオチドがリポソームに付着するのに有効な条件下で、凝集体プローブと接触させ、検出可能な変化を観察する。
【００１９】
さらに別の実施形態では、方法は、オリゴヌクレオチドを付着させた基板を提供するステップを含む。該オリゴヌクレオチドは、検出する核酸の配列の第１部分に相補的な配列を有する。少なくとも２種類のナノ粒子を含むコアプローブを提供する。各種類のナノ粒子には、他の種類のナノ粒子の少なくとも１つの上のオリゴヌクレオチドに相補的なオリゴヌクレオチドが付着している。凝集体プローブのナノ粒子は、該ナノ粒子に付着したオリゴヌクレオチドがハイブリダイズした結果、互いに結び付けられる。次に、２種類のオ
リゴヌクレオチドを付着したある種類のナノ粒子を提供する。第１種類のオリゴヌクレオチドは、該核酸の配列の第２部分に相補的な配列を有する。第２種類のオリゴヌクレオチドは、コアプローブの前記少なくとも２種類のナノ粒子の少なくとも１種類に付着したオリゴヌクレオチドの配列の一部分に相補的な配列を有する。核酸、ナノ粒子、基板およびコアプローブを、ナノ粒子上のオリゴヌクレオチドとおよび基板上のオリゴヌクレオチドと該核酸を有効にハイブリダイズさせ、かつコアプローブ上のオリゴヌクレオチドをナノ粒子上のオリゴヌクレオチドと有効にハイブリダイズさせる条件下で接触させ、検出可能な変化を観察する。
【００２０】
方法の別の実施形態は、検出する核酸の配列の第１部分に相補的な配列を有するオリゴヌクレオチドを付着させた基板を提供するステップを含む。少なくとも２種類のナノ粒子を含むコアプローブを提供する。各種類のナノ粒子には、少なくとも１つの他の種類のナノ粒子上のオリゴヌクレオチドに相補的なオリゴヌクレオチドが付着している。凝集体プローブのナノ粒子は、該ナノ粒子に付着したオリゴヌクレオチドがハイブリダイズした結果、互いに結び付けられる。前記核酸の配列の第２部分に相補的な配列と、コアプローブの前記少なくとも２種類のナノ粒子の少なくとも１種類に付着したオリゴヌクレオチドの配列の一部分に相補的な配列とを含む、ある種類の連結オリゴヌクレオチドを提供する。核酸、連結オリゴヌクレオチド、基板およびコアプローブを、連結オリゴヌクレオチドおよび基板上のオリゴヌクレオチドを前記核酸と有効にハイブリダイズさせ、かつコアプローブ上のオリゴヌクレオチドを連結オリゴヌクレオチド上のオリゴヌクレオチドを有効にハイブリダイズさせる条件下で接触させ、検出可能な変化を観察する。
【００２１】
さらに別の実施形態では、方法は、オリゴヌクレオチドを付着させたナノ粒子を提供するステップと、１または複数の種類の結合オリゴヌクレオチドを提供するステップを含む。各結合オリゴヌクレオチドは２つの部分を有しており、１つの部分の配列は、核酸の複数の部分の１つの配列に相補的である。また、もう１つの部分の配列は、ナノ粒子上のオリゴヌクレオチドの配列に相補的である。ナノ粒子−オリゴヌクレオチド共役体と結合オリゴヌクレオチドを、ナノ粒子上のオリゴヌクレオチドを結合オリゴヌクレオチドと有効にハイブリダイズさせる条件下で接触させる。核酸と結合オリゴヌクレオチドを、結合オリゴヌクレオチドを核酸と有効にハイブリダイズさせる条件下で接触させる。その後、検出可能な変化を観察する。ナノ粒子−オリゴヌクレオチド共役体を、核酸との接触に先立って、結合オリゴヌクレオチドと接触させてもよいし、または３つすべてを同時に接触させてもよい。
【００２２】
別の実施形態では、方法は、核酸をオリゴヌクレオチドを付着させた少なくとも２種類の粒子と接触させるステップを含む。第１種類の粒子上のオリゴヌクレオチドは、核酸の配列の第１部分に相補的な配列を有し、該粒子に付けられない端部にエネルギー供与体分子を有する。第２種類の粒子上のオリゴヌクレオチドは、核酸の配列の第２部分に相補的な配列を有し、該粒子に付けられない端部にエネルギー受容体分子を有する。接触は、粒子上のオリゴヌクレオチドを核酸と有効にハイブリダイズさせる条件下で起こる。また、そのようなハイブリダイゼーションによって生じた検出可能な変化を観察する。エネルギー供与体および受容体分子は蛍光分子であってよい。
【００２３】
さらなる実施形態では、方法は、オリゴヌクレオチドを付着させたある種類のマイクロスフェアを提供するステップを含む。オリゴヌクレオチドは、核酸の配列の第１部分に相補的な配列を有し、蛍光分子で標識される。核酸の配列の第２部分に相補的な配列を有するオリゴヌクレオチドを付着させた、検出可能な変化を生成するある種類のナノ粒子を提供する。核酸を、ラテックスマイクロスフェア上およびナノ粒子上のオリゴヌクレオチドと有効にハイブリダイズさせる条件下でマイクロスフェアおよびナノ粒子と接触させ、その後、蛍光の変化、別の検出可能な変化またはその両方を観察する。
【００２４】
別の実施形態では、方法は、オリゴヌクレオチドを付着させた第１種類の金属ナノ粒子または半導体ナノ粒子を提供するステップを含む。オリゴヌクレオチドは、核酸の配列の第１部分に相補的な配列を有し、蛍光分子で標識される。オリゴヌクレオチドを付着させた第２種類の金属ナノ粒子または半導体ナノ粒子も提供する。該オリゴヌクレオチドは、核酸の配列の第２部分に相補的な配列を有し、蛍光分子で同様に標識される。核酸を、核酸と該２種類のナノ粒子上のオリゴヌクレオチドを有効にハイブリダイズさせる条件下で、２種類のナノ粒子と接触させ、その後、蛍光の変化を観察する。
【００２５】
さらなる実施形態では、方法は、オリゴヌクレオチドを付着させたある種類の粒子を提供するステップを含む。該オリゴヌクレオチドは第１部分と第２部分を有し、両部分は、核酸の配列の一部分に相補的である。第１部分と第２部分を含むある種類のプローブオリゴヌクレオチドも提供する。該第１部分は、粒子に付着させたオリゴヌクレオチドの該第１部分に相補的な配列を有し、また、両部分は核酸の配列の一部分に相補的である。またプローブオリゴヌクレオチドは、その一端を、リポーター分子で標識される。その後、粒子およびプローブオリゴヌクレオチドを、粒子上のオリゴヌクレオチドをプローブオリゴヌクレオチドと有効にハイブリダイズさせてサテライトプローブを生成する条件下で接触させる。その後、サテライトプローブを、プローブオリゴヌクレオチドと核酸を有効にハイブリダイズさせる条件下で核酸と接触させる。粒子は除去し、リポーター分子を検出する。
【００２６】
本発明の方法のさらに別の実施形態では、核酸を、オリゴヌクレオチドを付着させた基板と核酸を接触させることにより検出する。該オリゴヌクレオチドは核酸の配列の第１部分に相補的な配列を有する。該オリゴヌクレオチドは、基板に置かれた一対の電極の間に配置される。接触は、基板上のオリゴヌクレオチドを核酸と有効にハイブリダイズさせる条件下で起こる。その後、基板に結び付けられた核酸をある種類のナノ粒子と接触させる。ナノ粒子は、電気を伝導可能な材料で形成されている。ナノ粒子には１または複数の種類のオリゴヌクレオチドが付着しており、該１または複数の種類オリゴヌクレオチドの少なくとも１つは、核酸の配列の第２部分に相補的な配列を有する。接触は、ナノ粒子上のオリゴヌクレオチドを核酸と有効にハイブリダイズさせる条件下で起こる。核酸が存在する場合、導電率の変化を検出することが可能である。好ましい実施形態では、基板上には、１つの核酸中の複数の部分の検出、複数の異なる核酸の検出、またはその両方の検出を可能にするようアレイ状に複数対の電極が配置されている。アレイ中の各電極対は、２つの電極間に、基板に付着されたある種類のオリゴヌクレオチドを有するだろう。
【００２７】
本発明は、方法が基板上で行われる、核酸の検出方法をさらに提供する。該方法は、光学式スキャナで核酸の存在、量またはその両方を検出するステップを含む。
本発明は、核酸を検出するためのキットをさらに提供する。１実施形態では、キットは、オリゴヌクレオチドを付着させた少なくとも２種類のナノ粒子を入れた少なくとも１つの容器を含む。第１種類のナノ粒子上のオリゴヌクレオチドは、核酸の第１部分の配列に相補的な配列を有する。第２種類のナノ粒子上のオリゴヌクレオチドは、核酸の第２部分の配列に相補的な配列を有する。
【００２８】
代わりに、キットは少なくとも２つの容器を含んでもよい。第１容器には、核酸の第１部分の配列に相補的な配列を有するオリゴヌクレオチドが付着されたナノ粒子が入る。第２容器には、核酸の第２部分の配列に相補的な配列を有するオリゴヌクレオチドを付着させたナノ粒子が入る。
【００２９】
さらなる実施形態では、キットは少なくとも１つの容器を含む。該容器には、オリゴヌクレオチドを付着させた金属ナノ粒子または半導体ナノ粒子が入っている。オリゴヌクレ
オチドは核酸の一部分に相補的な配列を有し、ナノ粒子に付着されないオリゴヌクレオチドの端部には蛍光分子が付いている。
【００３０】
さらに別の実施形態では、キットは基板を含む。基板にはナノ粒子が付着し、該ナノ粒子には、核酸の第１部分の配列に相補的な配列を有するオリゴヌクレオチドが付着している。キットはさらに、核酸の第２部分の配列に相補的な配列を有するオリゴヌクレオチドを付着させたナノ粒子を入れた、第１容器も含む。キットは、少なくとも２つの部分を有する選択配列を有する結合オリゴヌクレオチドを入れた第２容器もさらに含む。２つの部分のうちの第１部分は、第１容器中のナノ粒子上のオリゴヌクレオチドの配列の少なくとも１つの部分に相補的である。キットはさらに、結合オリゴヌクレオチドの第２部分の配列に相補的な配列を有するオリゴヌクレオチドを付着させたナノ粒子を入れた第３容器も含む。
【００３１】
別の実施形態では、キットは、核酸の第１部分の配列に相補的な配列を有するオリゴヌクレオチドを付着させた基板と、核酸の第２部分の配列に相補的な配列を有するオリゴヌクレオチドが付着したナノ粒子を入れた第１容器と、第１容器中のナノ粒子に付着したオリゴヌクレオチドの少なくとも一部に相補的な配列を有するオリゴヌクレオチドが付着したナノ粒子を入れた第２容器とを含む。  
【００３２】
さらに別の実施形態では、キットは、基板と、ナノ粒子を入れた第１容器と、核酸の第１部分の配列に相補的な配列を有する第１種類のオリゴヌクレオチドを入れた第２容器と、核酸の第２部分の配列に相補的な配列を有する第２種類のオリゴヌクレオチドを入れた第３容器と、第２種類のオリゴヌクレオチドの配列の少なくとも一部と相補的な配列を有する第３の種類のオリゴヌクレオチドを入れた第４容器とを含む。
【００３３】
さらなる実施形態では、キットは、核酸の第１部分の配列に相補的な配列を有するオリゴヌクレオチドを付着させた基板を含む。キットはまた、核酸の第２部分の配列に相補的な配列を有するオリゴヌクレオチドを付着させたリポソームを入れた第１容器と、少なくとも第１種類のオリゴヌクレオチドを付着させたナノ粒子を入れた第２容器とを有する。第１種類のオリゴヌクレオチドは、疎水的相互作用によりナノ粒子をリポソームに付着できるように、そのナノ粒子に付着されない端部に疎水基を有する。キットは、第１種類のナノ粒子に付着された第２種類のオリゴヌクレオチドの配列の少なくとも１つの部分に相補的な配列を有するオリゴヌクレオチドが付着された第２種類のナノ粒子を入れた第３容器をさらに含み得る。第１種類のナノ粒子に付着された第２種類のオリゴヌクレオチドは、第２種類のナノ粒子上のオリゴヌクレオチドの配列に相補的な配列を有する。
【００３４】
別の実施形態では、キットは、ナノ粒子を付着させた基板を含む。ナノ粒子には、核酸の第１部分の配列に相補的な配列を有するオリゴヌクレオチドが付着している。キットはまた、凝集体プローブを入れた第１容器も含む。凝集体プローブは、オリゴヌクレオチドを付着させた少なくとも２種類のナノ粒子を含む。凝集体プローブのナノ粒子は、その各々に付着したオリゴヌクレオチドの一部がハイブリダイズした結果、互いに結び付けられる。凝集体プローブの前記少なくとも２種類のナノ粒子の少なくとも１種類には、核酸の配列の第２部分に相補的な配列を有するオリゴヌクレオチドが付着している。
【００３５】
さらに別の実施形態では、キットは、オリゴヌクレオチドを付着させた基板を含む。オリゴヌクレオチドは核酸の第１部分の配列に相補的な配列を有する。キットはさらに、凝集体プローブを入れた第１容器を含む。凝集体プローブは、オリゴヌクレオチドが付着した少なくとも２種類のナノ粒子を含む。凝集体プローブのナノ粒子は、その各々に付着したオリゴヌクレオチドの一部がハイブリダイズした結果、互いに結び付けられる。凝集体プローブの前記少なくとも２種類のナノ粒子の少なくとも１種類には、核酸の配列の第２
部分に相補的な配列を有するオリゴヌクレオチドが付着している。
【００３６】
さらなる実施形態では、キットは、オリゴヌクレオチドを付着させた基板と、凝集体プローブを入れた第１容器とを含む。凝集体プローブは、オリゴヌクレオチドが付着した少なくとも２種類のナノ粒子を含む。凝集体プローブのナノ粒子は、その各々に付着したオリゴヌクレオチドの一部がハイブリダイズした結果、互いに結び付けられる。凝集体プローブの前記少なくとも１種類のナノ粒子の少なくとも１種類には、核酸の配列の第１部分に相補的な配列を有するオリゴヌクレオチドが付着している。キットはまた、ナノ粒子を入れた第２容器も含む。該ナノ粒子には、少なくとも２種類のオリゴヌクレオチドが付着している。第１種類のオリゴヌクレオチドは核酸の配列の第２部分に相補的な配列を有する。第２種類のオリゴヌクレオチドは基板に付着したオリゴヌクレオチドの配列の少なくとも一部分に相補的な配列を有する。
【００３７】
別の実施形態では、キットは、オリゴヌクレオチドが付着した基板を含む。オリゴヌクレオチドは核酸の第１部分の配列に相補的な配列を有する。キットはまた、オリゴヌクレオチドが付着したリポソームを入れた第１容器も含む。オリゴヌクレオチドは核酸の第２部分の配列に相補的な配列を有する。キットはさらに、オリゴヌクレオチドが付着した少なくとも２種類のナノ粒子を含む凝集体プローブを入れた、第２容器も含む。凝集体プローブのナノ粒子は、その各々に付着したオリゴヌクレオチドの一部がハイブリダイズした結果、互いに結び付けられる。凝集体プローブの前記少なくとも２種類のナノ粒子の少なくとも１種類には、ナノ粒子に付着しない端部に疎水基を有するオリゴヌクレオチドが付着している。
【００３８】
さらなる実施形態では、キットは、オリゴヌクレオチドを付着させたナノ粒子を入れた第１容器を含み得る。キットはまた、１または複数の追加の容器も含み、各容器には結合オリゴヌクレオチドを入れる。各結合オリゴヌクレオチドは、ナノ粒子上のオリゴヌクレオチドの配列の少なくとも一部分に相補的な配列を有する第１部分と、検出する核酸の一部分の配列に相補的な配列を有する第２部分とを有する。各配列が検出する核酸の配列の一部分に相補的である限り、結合オリゴヌクレオチドの第２部分の配列は異なっていてもよい。別の実施形態では、キットは、オリゴヌクレオチドを付着させた１種類のナノ粒子と、１または複数の種類の結合オリゴヌクレオチドとを入れた容器を含む。該１または複数の種類の結合オリゴヌクレオチドの各々は、少なくとも２つの部分を含む配列を有している。第１部分は、ナノ粒子上のオリゴヌクレオチドの配列に相補的であり、そのため、容器内で結合オリゴヌクレオチドはナノ粒子上のオリゴヌクレオチドにハイブリダイズされる。第２部分は、核酸の一部分の配列に相補的である。
【００３９】
別の実施形態では、キットは、２種類の粒子を入れた１または２つの容器を含み得る。第１種類の粒子には、核酸の第１部分の配列に相補的な配列を有するオリゴヌクレオチドを付着している。オリゴヌクレオチドは、その粒子に付着しない端部が、エネルギー供与体で標識される。第２種類の粒子には、核酸の第２部分の配列に相補的な配列を有するオリゴヌクレオチドが付着している。オリゴヌクレオチドは、その粒子に付着しない端部が、エネルギー受容体で標識される。エネルギー供与体と受容体は蛍光分子であってよい。
【００４０】
さらなる実施形態では、キットは、オリゴヌクレオチドを付着させたナノ粒子を入れた第１容器を含む。キットはまた、各容器に結合オリゴヌクレオチドを入れた、１または複数の追加の容器も含む。各結合オリゴヌクレオチドは、ナノ粒子上のオリゴヌクレオチドの配列の少なくとも一部分に相補的な配列を有する第１部分と、検出する核酸の部分の配列に相補的な配列を有する第２部分とを有する。各配列が検出する核酸の配列の部分に相補的である限り、結合オリゴヌクレオチドの第２部分の配列は異なっていてもよい。さらに別の実施形態では、キットは、オリゴヌクレオチドを付着させた１種類のナノ粒子と、
１または複数の種類の結合オリゴヌクレオチドとを入れた容器を含む。該１または複数の種類の結合オリゴヌクレオチドの各々は、少なくとも２つの部分を含む配列を有する。その第１部分は、ナノ粒子上のオリゴヌクレオチドの配列に相補的であり、そのため、容器内で結合オリゴヌクレオチドはナノ粒子上のオリゴヌクレオチドにハイブリダイズされる。第２部分は、核酸の一部分の配列に相補的である。
【００４１】
別の代替実施形態では、キットは少なくとも３つの容器を含む。第１容器にはナノ粒子が入っている。第２容器は、核酸の第１部分の配列に相補的な配列を有する第１のオリゴヌクレオチドが入っている。第３容器には、核酸の第２部分の配列に相補的な配列を有する第２のオリゴヌクレオチドが入っている。キットはさらに、少なくとも２つの部分（第１部分は第２のオリゴヌクレオチドの配列の少なくとも１つの部分に相補的）を有する選択配列を有する結合オリゴヌクレオチドを入れた第４容器と、結合オリゴヌクレオチドの第２部分の配列に相補的な配列を有するオリゴヌクレオチドを入れた第５の容器も含む。
【００４２】
別の実施形態では、キットは２種類の粒子を入れた１または２つの容器を含む。第１種類の粒子には、核酸の配列の第１部分に相補的な配列を有し、かつナノ粒子に付着しない端部にエネルギー供与体分子が付いた、オリゴヌクレオチドが付着している。第２種類の粒子には、核酸の配列の第２部分に相補的な配列を有し、かつナノ粒子に付着しない端部にエネルギー受容体分子が付いた、オリゴヌクレオチドが付着している。エネルギー供与体と受容体は蛍光分子であってよい。
【００４３】
さらなる実施形態では、キットは、オリゴヌクレオチドを付着させたある種類のマイクロスフェアを入れた第１容器を含む。該オリゴヌクレオチドは、核酸の配列の第１部分に相補的な配列を有し、蛍光分子で標識される。オリゴヌクレオチドを付着させたある種類のナノ粒子を入れた第２容器を含む。該オリゴヌクレオチドは、キットは、核酸の配列の第２部分に相補的な配列を有する。
【００４４】
別の実施形態では、キットは、オリゴヌクレオチドを付着させた第１種類の金属ナノ粒子または半導体ナノ粒子を入れた第１容器を含む。該オリゴヌクレオチドは、核酸の配列の第１部分に相補的な配列を有し、蛍光分子で標識される。キットはまた、オリゴヌクレオチドを付着させた第２種類の金属ナノ粒子または半導体ナノ粒子を入れた第２容器を含む。該オリゴヌクレオチドは、核酸の配列の第２部分に相補的な配列を有し、蛍光分子で標識される。
【００４５】
別の実施形態では、キットは、凝集体プローブを入れた容器を含む。凝集体プローブは、オリゴヌクレオチドを付着させた少なくとも２種類のナノ粒子を含む。凝集体プローブのナノ粒子は、その各々に付着したオリゴヌクレオチドの一部がハイブリダイズした結果、互いに結び付けられる。凝集体プローブの前記少なくとも２種類のナノ粒子の少なくとも１種類には、核酸の配列の一部分に相補的な配列を有するオリゴヌクレオチドが付着している。
【００４６】
さらなる実施形態では、キットは、凝集体プローブを入れた容器を含む。凝集体プローブは、オリゴヌクレオチドを付着させた少なくとも２種類のナノ粒子を含む。凝集体プローブのナノ粒子は、その各々に付着したオリゴヌクレオチドの一部がハイブリダイズした結果、互いに結び付けられる。凝集体プローブの前記少なくとも２種類のナノ粒子の少なくとも１種類には、ナノ粒子に付着しない端部に疎水基が付いた、オリゴヌクレオチドが付着している。
【００４７】
さらなる実施形態では、キットは、サテライトプローブを入れた容器を含む。サテライトプローブは、オリゴヌクレオチドが付着した粒子を含む。オリゴヌクレオチドは第１部
分と第２部分を有し、両部分は核酸の配列の部分に相補的な配列を有する。サテライトプローブは、ナノ粒子に付着したオリゴヌクレオチドとハイブリダイズするプローブオリゴヌクレオチドも含む。プローブオリゴヌクレオチドは第１部分と第２部分を有する。該第１部分は、粒子に付着したオリゴヌクレオチドの第１部分の配列に相補的な配列を有する。また、両部分は、核酸の配列の部分に相補的な配列を有する。プローブオリゴヌクレオチドはさらに、その一端にリポーター分子を有する。
【００４８】
別の実施形態では、キットはコアプローブを入れた容器を含む。コアプローブは、オリゴヌクレオチドを付着させた少なくとも２種類のナノ粒子を含む。コアプローブのナノ粒子は、該ナノ粒子に付着したオリゴヌクレオチドの一部がハイブリダイズした結果、互いに結び付けられる。
【００４９】
さらに別の実施形態では、キットは、少なくとも１対の電極が付着された基板であって、該電極間で基板に対してオリゴヌクレオチドが付着された基板を含む。オリゴヌクレオチドは、検出する核酸の配列の第１部分に相補的な配列を有する。
【００５０】
本発明はさらに、サテライトプローブ、凝集体プローブおよびコアプローブを提供する。
本発明はさらに、ナノ粒子を付着させた基板を提供する。該ナノ粒子には、核酸の第１部分の配列に相補的な配列を有するオリゴヌクレオチドが付着され得る。
【００５１】
本発明はさらに、オリゴヌクレオチドを付着させた金属または半導体ナノ粒子を提供する。オリゴヌクレオチドはナノ粒子に付着しない端部が蛍光分子で標識される。
本発明はさらに、ナノファブリケーションの方法を提供する。方法は、選択配列を有する少なくとも１種類の連結オリゴヌクレオチドを提供するステップであって、各種類の連結オリゴヌクレオチドの配列が少なくとも２つの部分を有するステップを含む。方法は、オリゴヌクレオチドを付着させた１または複数の種類のナノ粒子を提供するステップであって、各種類のナノ粒子上のオリゴヌクレオチドが連結オリゴヌクレオチドの配列の部分に相補的な配列を有するステップをさらに含む。連結オリゴヌクレオチドとナノ粒子を、所望のナノ材料かナノ構造が形成されるように、ナノ粒子上のオリゴヌクレオチドを連結オリゴヌクレオチドに有効にハイブリダイズさせる条件下で接触させる。
【００５２】
本発明は、ナノファブリケーションの別の方法を提供する。方法は、オリゴヌクレオチドを付着させた少なくとも２種類のナノ粒子を提供するステップを含む。第１種類のナノ粒子上のオリゴヌクレオチドは、第２種類のナノ粒子上のオリゴヌクレオチドの配列に相補的な配列を有する。第２種類のナノ粒子上のオリゴヌクレオチドは、第１種類のナノ粒子−オリゴヌクレオチド共役体上のオリゴヌクレオチドの配列に相補的な配列を有する。第１および第２種類のナノ粒子を、所望のナノ材料かナノ構造が形成されるように、ナノ粒子上のオリゴヌクレオチドを互いに有効にハイブリダイズさせる条件下で接触させる。
【００５３】
本発明はさらに、オリゴヌクレオチドを付着させたナノ粒子から構成されたナノ材料またはナノ構造であって、該ナノ粒子がオリゴヌクレオチドコネクタによって一緒に纏められたナノ材料またはナノ構造を提供する。
【００５４】
本発明はさらに、オリゴヌクレオチドを付着させた少なくとも２種類のナノ粒子を含む組成物を提供する。第１種類のナノ粒子上のオリゴヌクレオチドは、核酸の第１部分か連結オリゴヌクレオチドの配列に相補的な配列を有する。第２種類のナノ粒子上のオリゴヌクレオチドは、核酸の第２部分か連結オリゴヌクレオチドの配列に相補的な配列を有する。
【００５５】
本発明はさらに、オリゴヌクレオチドを付着させたナノ粒子を入れた第１容器とオリゴヌクレオチドを付着させたナノ粒子を入れた第２容器を含む容器のアセンブリを提供する。第１容器中のナノ粒子に付着したオリゴヌクレオチドは、第２容器中のナノ粒子に付着したオリゴヌクレオチドの配列に相補的な配列を有する。第２容器中のナノ粒子に付着したオリゴヌクレオチドは、第１容器中のナノ粒子に付着したオリゴヌクレオチドの配列に相補的な配列を有する。
【００５６】
本発明はさらに、複数の異なるオリゴヌクレオチドを付着させたナノ粒子を提供する。
本発明は、少なくとも２つの部分を有する選択核酸を他の核酸から分離する方法をさらに提供する。方法は、オリゴヌクレオチドを付着させた１または複数の種類のナノ粒子を提供するステップであって、該１または複数のナノ粒子の各々の上のオリゴヌクレオチドは選択核酸の前記少なくとも２つの部分のうちの１つの配列に相補的な配列を有するステップを含む。選択核酸および他の核酸を、選択核酸とハイブリダイズしたナノ粒子が凝集して沈降するように、選択核酸とナノ粒子上のオリゴヌクレオチドを有効にハイブリダイズさせる条件下で、ナノ粒子と接触させる。
【００５７】
さらに、本発明は、ユニークなナノ粒子−オリゴヌクレオチド共役体を作製する方法を提供する。第１のそのような方法は、安定したナノ粒子−オリゴヌクレオチド共役体を生成するために荷電ナノ粒子へオリゴヌクレオチドを結合させるステップを含む。そうするために、ナノ粒子に結合可能な官能基を有する部分が共有結合で結び付いているオリゴヌクレオチドを、少なくともオリゴヌクレオチドの一部が該官能基によってナノ粒子に結び付けられるのに十分な時間、ナノ粒子と水中で接触させる。次に、少なくとも１つの塩を水に加えて、塩溶液を作製する。塩溶液のイオン強度は、オリゴヌクレオチドの互いに対する静電斥力と、正に帯電したナノ粒子に対する負に帯電したオリゴヌクレオチドの静電引力か、負に帯電したナノ粒子に対する正に帯電したオリゴヌクレオチドの静電引力かの一方とを少なくとも部分的に克服するのに十分な強度でなければならない、塩を加えた後、オリゴヌクレオチドとナノ粒子を、追加オリゴヌクレオチドがナノ粒子に結合して安定したナノ粒子−オリゴヌクレオチド共役体を生成するのに十分な追加期間、塩溶液中でインキュベートされる。本発明はさらに、安定したナノ粒子−オリゴヌクレオチド共役体、核酸を検出かつ分離するための該共役体の使用方法、該共役体を含むキット、該共役体を使用したナノファブリケーションの方法、ならびに、該共役体を含むナノ材料およびナノ構造を包含する。
【００５８】
本発明は、ナノ粒子−オリゴヌクレオチド共役体を生成するためにオリゴヌクレオチドをナノ粒子に結合させる別の方法を提供する。方法は、ある種類の認識オリゴヌクレオチドとある種類の希釈剤オリゴヌクレオチドを含むオリゴヌクレオチドを提供するステップを含む。オリゴヌクレオチドとナノ粒子を、該ある種類のオリゴヌクレオチドの各々の少なくとも一部がナノ粒子と結合して共役体を生成するのに有効な条件下で接触させる。本発明はさらに、該方法によって生成されたナノ粒子−オリゴヌクレオチド共役体、核酸を検出かつ分離するために該共役体を使用する方法、該共役体を含むキット、該共役体を使用したナノファブリケーションの方法、ならびに、該共役体を含むナノ材料およびナノ構造を包含する。「認識オリゴヌクレオチド」とは、核酸またはオリゴヌクレオチド標的の配列の少なくとも一部分に相補的な配列を含むオリゴヌクレオチドである。「希釈剤オリゴヌクレオチド」は、認識オリゴヌクレオチドがナノ粒子に結び付けられる能力または、認識オリゴヌクレオチドがその標的に結び付く能力に干渉しない任意の配列を有し得る。
【００５９】
本発明は、ナノ粒子−オリゴヌクレオチド共役体を生成するためにオリゴヌクレオチドをナノ粒子に結合させるさらに別の方法を提供する。方法は、少なくとも１種類の認識オリゴヌクレオチドを含むオリゴヌクレオチドを提供するステップを含む。認識オリゴヌクレオチドは認識部分とスペーサー部分を含む。認識オリゴヌクレオチドの認識部分は、核
酸またはオリゴヌクレオチド標的の配列の少なくとも１部分に相補的な配列を有する。認識オリゴヌクレオチドのスペーサー部分は、スペーサー部分がナノ粒子に結合可能であるように設計される。ナノ粒子に認識オリゴヌクレオチドのスペーサー部分が結合した結果、認識部分はナノ粒子の表面から離れ、その標的とのハイブリダイズのためによりアクセス可能とある。共役体を生成するために、少なくとも認識オリゴヌクレオチドの一部がナノ粒子に結合するのに有効な条件下で、認識オリゴヌクレオチドを含むオリゴヌクレオチドとナノ粒子を接触させる。本発明はさらに、この方法によって生成されたナノ粒子−オリゴヌクレオチド共役体、核酸を検出かつ分離するために該共役体を使用する方法、該共役体を含むキット、該共役体を使用したナノファブリケーションの方法、ならびに、該共役体を含むナノ材料およびナノ構造を包含する。
【００６０】
本発明は、環式ジスルフィドを含むリンカーによって、ナノ粒子にオリゴヌクレオチドを付着させる方法を含む。適切な環式ジスルフィドは、その環内に２つの硫黄原子を含めた５つまたは６つの原子を有する。適切な環式ジスルフィドは市販されている。環式のジスルフィドの還元形も使用することが可能である。好ましくは、リンカーは、環式ジスルフィドに付着された炭化水素部分をさらに含む。適切な炭化水素は市販されており、（例えば付表に記述されるように）環式ジスルフィドに取り付けられる。好ましくは、炭化水素部分はステロイド残基である。リンカーがオリゴヌクレオチドに付けられ、オリゴヌクレオチドリンカーが本明細書に記載したようにナノ粒子に付着される。
【００６１】
本発明は、さらに、抗体抗原結合のような特異的結合相互作用を利用する新規なナノ粒子プローブ、そのようなプローブの調製方法および使用方法、ならびにそのようなプローブを含むキットに関する。
【００６２】
１実施形態では、本発明は、オリゴヌクレオチドを結び付けたナノ粒子を検体と接触させることを含む、検体を検出する方法を提供する。ナノ粒子に取り付けられたオリゴヌクレオチドの少なくとも一部分は、ハイブリダイゼーションの結果、前記検体の特異的結合補体に結び付けられた第２のオリゴヌクレオチドに結合する。接触は、検体と、ナノ粒子共役体に結び付けられた特異的結合補体とを有効に特異的結合相互作用させる条件下で起こる。検体とプローブ間の特異的結合相互作用の結果、検出可能な変化が観察され得る。
【００６３】
本発明の別の実施形態では、検体を検出する方法は、オリゴヌクレオチドを結び付けたナノ粒子の検体との接触を提供することを含む。ナノ粒子に取り付けられたオリゴヌクレオチドの少なくとも一部分は、ハイブリダイゼーションの結果、リンカーオリゴヌクレオチドの第１部分に結合する。リンカーオリゴヌクレオチドの第２部分は、ハイブリダイゼーションの結果、前記検体の特異的結合補体に結び付けられたオリゴヌクレオチドに結合する。接触は、検体とナノ粒子共役体とを有効に特異的結合相互作用させる条件下で起こり、検出可能な変化が観察され得る。
【００６４】
別の実施形態では、検体を検出する方法は、第１のオリゴヌクレオチドを結び付けた検体を提供し、検体に結び付けられたオリゴヌクレオチドを、第１種類のナノ粒子と接触させることを含む。接触は、検体に結び付けられたオリゴヌクレオチドが第１種類のナノ粒子に取り付けられたオリゴヌクレオチドとハイブリダイズして、ナノ粒子検体共役体を形成するのに有効な条件下で起こる。上記方法はさらに、ナノ粒子検体を、オリゴヌクレオチドが結び付けられた第２種類のナノ粒子と接触させることを含む。第２種類のナノ粒子に結び付けられたオリゴヌクレオチドの少なくとも一部分は、ハイブリダイゼーションの結果、前記検体の特異的結合補体が結び付けられたオリゴヌクレオチドに結合する。検体に結合したオリゴヌクレオチドは、第１種類のナノ粒子に結び付けられたオリゴヌクレオチドの少なくとも一部分に相補的な配列を有する。接触は、検体と、第２種類のナノ粒子共役体に結合された特異的結合補体とを有効に特異的結合相互作用させる条件下で起こり
、検出可能な変化が、特異的結合相互作用の結果として観察され得る。
【００６５】
さらに別の実施形態では、検体を検出する方法は、オリゴヌクレオチドを結び付けた検体、２つの部分を有するオリゴヌクレオチドリンカー、およびオリゴヌクレオチドが取り付けられた第１種類のナノ粒子を提供することを含む。検体に結び付けられたオリゴヌクレオチドはリンカーオリゴヌクレオチドの配列の第１部分に相補的な配列を有する。第１種類のナノ粒子に結合するオリゴヌクレオチドの少なくとも一部分は、リンカーオリゴヌクレオチドの第２部分に相補的な配列を有する。検体に結び付けられたオリゴヌクレオチド、ナノ粒子に結び付けられたオリゴヌクレオチド、およびリンカーオリゴヌクレオチドは、リンカーヌクレオチドと、検体に結び付けられたオリゴヌクレオチドおよび第１種類のナノ粒子に結び付けられたオリゴヌクレオチドとが有効にハイブリダイズしてナノ粒子検体共役体を生成する条件下で接触させる。上記方法はさらに、検体共役体を、オリゴヌクレオチドを結び付けた第２種類のナノ粒子共役体と接触させることを含む。第２種類のナノ粒子に結び付けられたオリゴヌクレオチドの少なくとも一部は、ハイブリダイゼーションの結果、検体の特異的結合補体が結び付けられたオリゴヌクレオチドに結合する。接触は、ナノ粒子検体共役体と、第２種類のナノ粒子の特異的結合補体との間の特異的結合相互作用を許容するのに有効な条件下で起こる。特異的結合相互作用の結果として、検出可能な変化が観察され得る。
【００６６】
別の実施形態では、検体を検出する方法は、検体を結び付けた支持体を提供することを含む。上記方法はさらに、支持体に結び付けられた検体をナノ粒子と接触させることを含む。オリゴヌクレオチドの少なくとも一部は、ハイブリダイゼーションの結果、検体の特異的結合補体が結び付けられた第２のオリゴヌクレオチドに結合する。接触は、検体と、ナノ粒子共役体に結び付けられた特異的結合補体との特異的結合相互作用を許容するのに有効な条件下で起こる。この時点で検出可能な変化が観察され得る。
【００６７】
別の実施形態では、検体を検出する方法は、オリゴヌクレオチドを結び付けた支持体と、オリゴヌクレオチドを結び付けた検体とを提供することを含む。検体に結び付けられたオリゴヌクレオチドは、支持体に結び付けられたリンカーオリゴヌクレオチドに相補的な配列を有する。方法はさらに、支持体に結び付けられたオリゴヌクレオチドと、検体に結び付けられたオリゴヌクレオチドとを、支持体に結び付けられたオリゴヌクレオチドと検体に結び付けられたオリゴヌクレオチド間のハイブリダイゼーションを許容するのに有効な条件下で接触させることを含む。その後、オリゴヌクレオチドを結び付けたある種類のナノ粒子が与えられる。ナノ粒子に結び付けられたオリゴヌクレオチドの少なくとも一部分は、ハイブリダイゼーションの結果、検体の特異的結合補体が結び付けられた第２のオリゴヌクレオチドに結合する。最後に、支持体に結び付けられた検体と、ナノ粒子共役体に結び付けられた特異的結合補体とを、支持体に結び付けられた検体とナノ粒子に結び付けられた特異的結合補体との間の特異的結合相互作用を許容するのに有効な条件下で接触させ、検出可能な変化を観察する。
【００６８】
さらに別の実施形態では、検体を検出する方法は、オリゴヌクレオチドを結び付けた支持体と、配列が少なくとも２つの部分を有するリンカーオリゴヌクレオチドとを提供することを含む。支持体に結び付けられたオリゴヌクレオチドは、リンカーオリゴヌクレオチドの第１部分に相補的な配列を有する。その後、支持体に結び付けられたオリゴヌクレオチドを、支持体に結び付けられたオリゴヌクレオチドとリンカーオリゴヌクレオチドの第１部分との間のハイブリダイゼーションを許容するのに有効な条件下でリンカーオリゴヌクレオチドと接触させる。次に、オリゴヌクレオチドを結び付けた検体を提供する。検体に結び付けられたオリゴヌクレオチドは、リンカーオリゴヌクレオチドの第２部分に相補的な配列を有する。その後、支持体に結び付けられたリンカーオリゴヌクレオチドを、検体に結び付けられたオリゴヌクレオチドと、検体に結び付けられたオリゴヌクレオチドと
リンカーオリゴヌクレオチドの第２部分との間のハイブリダイゼーションを許容するのに有効な条件下で接触させる。その後、オリゴヌクレオチドを結び付けたある種類のナノ粒子共役体を提供する。ナノ粒子共役体に結び付けられたオリゴヌクレオチドの少なくとも一部分は、ハイブリダイゼーションの結果、検体の特異的結合補体が結び付けられたオリゴヌクレオチドに結合する。その後、支持体に結び付けた検体を、支持体に結び付けた検体と、ナノ粒子に結び付けた特異的結合補体との間の特異的結合相互作用を許容するのに有効な条件下で接触させ、検出可能な変化を観察する。
【００６９】
さらに別の実施形態では、検体を検出する方法は、オリゴヌクレオチドを結び付けた支持体を、検体に結び付けられたオリゴヌクレオチドと接触させることを含む。検体に結び付けられたオリゴヌクレオチドの配列は、支持体に結び付けられたオリゴヌクレオチドの配列と相補的である。接触は、支持体に結び付けられたオリゴヌクレオチドと、検体に結び付けられたオリゴヌクレオチドとの間のハイブリダイゼーションを許容するのに有効な条件下で起こる。その後、オリゴヌクレオチドを取り付けたある種類のナノ粒子を提供する。ナノ粒子に取り付けられたオリゴヌクレオチドの少なくとも一部分が、ハイブリダイゼーションの結果、リンカーオリゴヌクレオチドの第１部分に結合する。さらにはリンカーオリゴヌクレオチドの第２部分が、ハイブリダイゼーションの結果、検体の特異的結合補体が結び付けられたオリゴヌクレオチドを有するオリゴヌクレオチドに結合する。次に、支持体に結び付けられた検体を、支持体に結び付けられた検体とナノ粒子に結び付けられた特異的結合補体との間の特異的結合相互作用を許容するのに有効な条件下でナノ粒子で接触させる。その後、検出可能な変化を観察する。
【００７０】
別の実施形態では、検体を検出する方法は、検体を結び付けた支持体を提供することを含む。支持体を、オリゴヌクレオチドを結び付けた少なくとも２種類のナノ粒子を含む凝集体プローブと接触させる。凝集体プローブのナノ粒子は、それらに付けられたオリゴヌクレオチドの一部がハイブリダイズした結果、互いに結び付けられる。凝集体プローブの少なくとも２種類のナノ粒子のうちの少なくとも１種類には、ハイブリダイゼーションの結果として検体の特異的結合補体が結び付けられる第２のオリゴヌクレオチドに結合するいくつかのオリゴヌクレオチドが取り付けられる。接触は、支持体に結び付けられた検体と、凝集体プローブに結び付けられた特異的結合補体との間の特異的結合相互作用を許容するのに有効な条件下で起こる。この時点で検出可能な変化が観察され得る。
【００７１】
別の実施形態では、検体を検出する方法は、オリゴヌクレオチドを結び付けた支持体を、オリゴヌクレオチドを結び付けた検体と接触させることを含む。検体に結び付けられたオリゴヌクレオチドは、支持体に結び付けられたオリゴヌクレオチドの配列に相補的な配列を有する。接触は、支持体に結び付けられたオリゴヌクレオチドと検体に結び付けられたオリゴヌクレオチドのハイブリダイゼーションを許容するのに有効な条件下で起こる。次に、オリゴヌクレオチドを結び付けた少なくとも２種類のナノ粒子を含む凝集体プローブを提供する。凝集体プローブのナノ粒子は、それらに付けられたオリゴヌクレオチドの一部がハイブリダイズした結果、互いに結び付けられる。凝集体プローブの少なくとも２種類のナノ粒子のうちの少なくとも１種類には、ハイブリダイゼーションの結果として検体の特異的結合補体が結び付けられた第２のオリゴヌクレオチドに結合するオリゴヌクレオチドが取り付けられる。接触は、支持体に結び付けられた検体と凝集体プローブに結び付けられた特異的結合補体との間の特異的結合相互作用を許容するのに有効な条件下で起こる。その後、検出可能な変化を観察する。
【００７２】
さらに別の実施形態では、検体を検出する方法は、オリゴヌクレオチドを結び付けた支持体を、第２のリンカーオリゴヌクレオチドの配列が少なくとも２つの部分を有するリンカーオリゴヌクレオチドと接触させることを提供することを含む。接触は、支持体に結び付けられたオリゴヌクレオチドとリンカーオリゴヌクレオチドの第１部分との間のハイブ
リダイゼーションを許容するのに有効な条件下で起こる。その後、オリゴヌクレオチドを結び付けた検体を提供する。検体に結び付けられたオリゴヌクレオチドは、リンカーオリゴヌクレオチドの第２部分と相補的な配列を有する。次に、支持体に結び付けられたリンカーオリゴヌクレオチドを、支持体に結び付けられたリンカーオリゴヌクレオチドの第２部分と検体に結び付けられたオリゴヌクレオチドの間のハイブリダイゼーションを許容するのに有効な条件下で接触させる。次に、オリゴヌクレオチドを結び付けた少なくとも２種類のナノ粒子を含む凝集体プローブを提供する。凝集体プローブのナノ粒子は、それらに取り付けられたオリゴヌクレオチドの一部がハイブリダイズした結果、互いに結び付けられる。凝集体プローブの少なくとも２種類のナノ粒子のうちの少なくとも１種類には、ハイブリダイゼーションの結果として検体の特異的結合補体が結び付けられた第２のオリゴヌクレオチドに結合するオリゴヌクレオチドが取り付けられる。次に支持体に結び付けられた検体を、支持体に結び付けられた検体と、凝集体プローブに結び付けられた特異的結合補体との間の特異的結合相互作用を許容するのに有効な条件下で凝集体プローブと接触させる。この時点で検出可能な変化を観察し得る。
【００７３】
さらに別の実施形態では、検体を検出する方法は、支持体に結び付けられたオリゴヌクレオチドを、支持体に結び付けられたオリゴヌクレオチドの配列に相補的な検体に結び付けられたオリゴヌクレオチドと接触させることを含む。接触は、検体に結び付けられたオリゴヌクレオチドと支持体に結び付けられたオリゴヌクレオチドとのハイブリダイゼーションを許容するのに有効な条件下で起こる。次に、オリゴヌクレオチドを結び付けた少なくとも２種類のナノ粒子を含む凝集体プローブを提供する。凝集体プローブのナノ粒子は、それらに取り付けたオリゴヌクレオチドの一部がハイブリダイズした結果、互いに結び付けられる。凝集体プローブの少なくとも２種類のナノ粒子のうちの少なくとも１種類では、オリゴヌクレオチドの一部がハイブリダイゼーションの結果としてリンカーオリゴヌクレオチドの第１部分に結び付けられる。第２リンカーオリゴヌクレオチドの第２部分が、ハイブリダイゼーションの結果、検体の特異的結合補体が結び付けられたオリゴヌクレオチドに結合する。その後、支持体に結び付けられた検体を、支持体に結び付けられた検体と、凝集体プローブに結び付けられた特異的結合補体との間の特異的結合相互作用を許容するのに有効な条件下で凝集体プローブと接触させる。その後、検出可能な変化を観察する。
【００７４】
さらに別の実施形態では、検体を検出する方法は、検体を結び付けた支持体を、オリゴヌクレオチドを結び付けたナノ粒子共役体と接触させることを含む。ナノ粒子に結び付けられたオリゴヌクレオチドの少なくとも一部は、ハイブリダイゼーションの結果、検体の特異的結合補体が結び付けられた第２のオリゴヌクレオチドに結合する。接触は、支持体に結び付けられた検体とナノ粒子共役体に結び付けられた特異的結合補体の間の特異的結合相互作用を許容するのに有効な条件下で起こる。その後、基板を銀染料と接触させて検出可能を生成し、その検出可能な変化を観察する。
【００７５】
本発明のさらに別の実施形態では、検体を検出する方法は、多価検体を、オリゴヌクレオチドを結び付けたナノ粒子プローブと接触させることを含む。ナノ粒子に取り付けられたオリゴヌクレオチドの少なくとも一部は、ハイブリダイゼーションの結果、レポーターオリゴヌクレオチドの第１部分に結び付けられる。レポーターオリゴヌクレオチドの第２部分は、ハイブリダイゼーションの結果、検体に対する特異的結合補体が結び付けられたオリゴヌクレオチドに結合する。接触は、検体とナノ粒子プローブの間の特異的結合相互作用を許容し、ナノ粒子を凝集させるのに有効な条件下で起こる。その後、凝集物を分離し、凝集物をデハイブリダイズし、かつレポーターオリゴヌクレオチドを放出するのに有効な条件に供する。その後、レポーターオリゴヌクレオチドを分離する。検体の検出は、ＤＮＡチップのような従来の手段によりレポーターオリゴヌクレオチドの存在を確認することで起こる。
【００７６】
本発明は、（ｉ）核酸、（ｉｉ）オリゴヌクレオチドを結び付けた１または複数の種類のナノ粒子、および（ｉｉｉ）各々にオリゴヌクレオチドが結び付けられた２つ以上のビオチン分子に対して、特異的結合相互作用により結び付けられたストレプトアビジンまたはアビジンを含む複合体、を提供することを含む、核酸を検出する方法を提供する。核酸の配列は、少なくとも２つの部分を有する。ナノ粒子に結び付けられたオリゴヌクレオチドは、核酸の第１部分に相補的な配列を有する一方、ビオチンに結び付けられたオリゴヌクレオチドは、核酸の第２部分に相補的な配列を有する。その後、核酸を、ナノ粒子、複合体および核酸のハイブリダイゼーションを許容するのに有効な条件下でナノ粒子共役体および複合体と接触させる。続く凝集より生じる検出可能な変化を観察する。
【００７７】
別の実施形態では、（ｉ）核酸、（ｉｉ）オリゴヌクレオチドを結び付けた１または複数の種類のナノ粒子、（ｉｉｉ）ビオチンに結び付けられたオリゴヌクレオチド、および（ｉｖ）ストレプトアビジンまたはアビジン、を提供することを含む、核酸を検出する方法を提供する。核酸の配列は少なくとも２つの部分を有する。ナノ粒子に結び付けられたオリゴヌクレオチドは、核酸の第１部分に相補的な配列を有する一方、ビオチンに結び付けられたオリゴヌクレオチドは、核酸の第２部分に相補的な配列を有する。その後、核酸を、核酸とナノ粒子に取り付けられたオリゴヌクレオチドおよびビオチンに取り付けられたオリゴヌクレオチドとのハイブリダイゼーションを許容するのに有効な条件下でナノ粒子共役体およびビオチンに結び付けられたオリゴヌクレオチドと接触させる。続く凝集より生じる検出可能な変化を観察する。
【００７８】
別の実施形態では、核酸を検出する方法は、オリゴヌクレオチドを取り付けた第１種類のナノ粒子を核酸と接触させることを含む。核酸の配列は少なくとも２つの部分を有する。ナノ粒子に取り付けられたオリゴヌクレオチドの少なくとも一部は、核酸の第１部分に相補的な配列を有する。接触は、ナノ粒子に取り付けられたオリゴヌクレオチドと核酸の第１部分との間のハイブリダイゼーションを許容するのに有効な条件下で起こる。その後、ｓｂｐメンバー（例えばビオチン）を結び付けたオリゴヌクレオチドを提供する。ｓｂｐメンバーに結び付けられるオリゴヌクレオチドの配列は、核酸の配列の第２部分に相補的な配列を有する。その後、ｓｂｐメンバーに結び付けられたオリゴヌクレオチドを、ｓｂｐメンバーに結び付けられたオリゴヌクレオチドと核酸の第２部分との間のハイブリダイゼーションを許容するのに有効な条件下で、第１種類のナノ粒子に結び付けられた核酸に接触させる。その後、オリゴヌクレオチドを結び付けた第２種類のナノ粒子共役体を提供する。第２種類のナノ粒子に結び付けられたオリゴヌクレオチドの少なくとも一部分は、ハイブリダイゼーションの結果、検体の特異的結合補体（例えばストレプトアビジンまたはアビジン）が結び付けられたオリゴヌクレオチドに結合する。接触は、第１種類のナノ粒子に結び付けられたｓｂｐメンバー（例えばビオチン）と、第２種類のナノ粒子に結び付けられたｓｂｐ補体（例えばストレプトアビジンまたはアビジン）との間の特異的結合相互作用を許容するのに有効な条件下で起こる。検出可能な変化が生じ得る。
【００７９】
別の実施形態では、核酸を検出する方法は、オリゴヌクレオチドが結び付けられた支持体を、配列が少なくとも２つの部分を有する核酸と接触させることを含む。支持体に結び付けられたオリゴヌクレオチドは、核酸の第１部分に相補的な配列を有する。接触は、支持体に結び付けられたオリゴヌクレオチドと核酸の第１部分との間のハイブリダイゼーションを許容するのに有効な条件下で起こる。次に、ｓｂｐメンバー（例えばビオチン）が結び付けられたオリゴヌクレオチドを提供する。ｓｂｐメンバーに結び付けられたオリゴヌクレオチドは、核酸の第２部分に相補的な配列を有する。次に、支持体に結び付けられた核酸を、ｓｂｐメンバーに結び付けられたオリゴヌクレオチドと核酸の第２部分との間のハイブリダイゼーションを許容するのに有効な条件下で、ｓｂｐメンバーに結び付けられたオリゴヌクレオチドと接触させる。その後、オリゴヌクレオチドを結び付けたある種
類のナノ粒子共役体を提供する。ナノ粒子共役体に結び付けられたオリゴヌクレオチドの少なくとも一部分は、ハイブリダイゼーションの結果、ｓｂｐメンバーの特異的結合補体（例えばストレプトアビジンまたはアビジン）が結び付けられたオリゴヌクレオチドに結合する。その後、支持体に結び付けられたｓｂｐメンバーを、支持体に結び付けられたｓｂｐメンバーとナノ粒子に結び付けられた特異的結合補体との間の特異的結合相互作用を許容するのに有効な条件下で、ナノ粒子と接触させ、検出可能な変化を観察する。
【００８０】
別の実施形態では、核酸を検出する方法は、核酸を、オリゴヌクレオチドを取り付けたナノ粒子共役体と接触させることを含む。核酸の配列は少なくとも２つの部分を有する。ナノ粒子に取り付けられたオリゴヌクレオチドの少なくとも一部は、核酸の第１部分に相補的な配列を有する。接触は、ナノ粒子に取り付けられたオリゴヌクレオチドの核酸の第１部分とのハイブリダイゼーションを許容するのに有効な条件下で起こる。その後、ｓｂｐメンバー（例えばストレプトアビジン）を有するオリゴヌクレオチドを提供する。ｓｂｐメンバーが結び付けられたオリゴヌクレオチドは、核酸の第２部分に相補的な配列を有する。その後、ｓｂｐメンバーを有するオリゴヌクレオチドを、ｓｂｐメンバーを有するオリゴヌクレオチドと核酸との間のハイブリダイゼーションを許容するのに有効な条件下で、ナノ粒子に結び付けられた核酸と接触させる。次に、ｓｂｐメンバーに対する特異的結合補体（例えばビオチン）を結び付けた支持体を提供する。その後、支持体を、ｓｂｐメンバーとｓｂ補体の間に特異的結合相互作用が生じることを許容するのに有効な条件下で、ナノ粒子を結び付けたｓｂｐメンバーと接触させる。検出可能な出来事を観察し得る。
【００８１】
別の実施形態では、核酸を検出する方法は、オリゴヌクレオチドが結び付けられた支持体と核酸を接触させることを提供することを含む。核酸の配列は少なくとも２つの部分を有し、支持体に結び付けられたオリゴヌクレオチドは、核酸の第１部分と相補的な配列を有する。接触は、支持体に結び付けられたオリゴヌクレオチドと核酸の第１部分との間のハイブリダイゼーションを許容するのに有効な条件下で起こる。その後、ｓｂｐメンバー（例えばビオチン）に結び付けられたオリゴヌクレオチドを提供する。ｓｂｐメンバーに結び付けられたオリゴヌクレオチドは、核酸の第２部分と相補的な配列を有する。その後、支持体に結び付けられた核酸を、支持体に結び付けられた核酸の第２部分と、ｓｂｐメンバーに結び付けられたオリゴヌクレオチドとの間のハイブリダイゼーションを許容するのに有効な条件下で、オリゴヌクレオチドと接触させる。次にオリゴヌクレオチドを結び付けた少なくとも２種類のナノ粒子を含む凝集体プローブを提供する。凝集体プローブのナノ粒子は、それらに取り付けられたオリゴヌクレオチドの一部がハイブリダイズした結果、互いに結び付けられる。凝集体プローブの少なくとも２種類のナノ粒子のうちの少なくとも１種類には、ハイブリダイゼーションの結果としてｓｂｐメンバーの補体（例えばストレプトアビジン）が結び付けられる第２のオリゴヌクレオチドに結合するオリゴヌクレオチドが取り付けられる。その後、支持体に結び付けられたｓｂｐメンバーを、支持体に結び付けられたｓｂｐメンバーと凝集体に結び付けられた特異的結合補体との間の特異的結合相互作用を許容するのに有効な条件下で凝集体プローブと接触させる。この時点で検出可能な変化を観察し得る。
【００８２】
別の実施形態では、核酸を検出する方法は、核酸を、オリゴヌクレオチドを結び付けた少なくとも２種類のナノ粒子を含む凝集体プローブと接触させることを含む。核酸は２つの部分を有する。凝集体プローブのナノ粒子は、それらに付けられたオリゴヌクレオチドの一部がハイブリダイズした結果、互いに結び付けられる。凝集体プローブの少なくとも２種類のナノ粒子のうちの少なくとも１種類には、ハイブリダイゼーションの結果核酸の第１部分に結合されるいくつかのオリゴヌクレオチドが取り付けられる。その後、ｓｂｐメンバー（例えばストレプトアビジン）を有するオリゴヌクレオチドを提供する。ｓｂｐメンバーが結び付けられたオリゴヌクレオチドは、核酸の第２部分に相補的な配列を有す
る。その後、ｓｂｐメンバーを有するオリゴヌクレオチドを、ｓｂｐメンバーを有するオリゴヌクレオチドとプローブに取り付けられた核酸との間のハイブリダイゼーションを許容するのに有効な条件下で、凝集体プローブに結び付けられた核酸と接触させる。次に、ｓｂｐメンバーに対する特異的結合補体（例えばビオチン）を結び付けた支持体を提供する。その後、支持体を、凝集体プローブに結び付けられたｓｂｐメンバーと支持体に結び付けられたｓｂ補体との間に特異的結合相互作用が生じるのを許容するのに有効な条件下で、凝集体プローブに結び付けられたｓｂｐメンバーと接触させる。検出可能な出来事を観察し得る。
【００８３】
本発明はさらに、ナノ粒子−オリゴヌクレオチド−ｓｂｐメンバー共役体（ナノ粒子ｓｂｐ共役体）および同共役体を含む組成物をさらに提供する。ナノ粒子ｓｂｐ共役体には、オリゴヌクレオチドが結び付けられ、同オリゴヌクレオチドの少なくとも一部分は、共有結合によって特異的結合対（ｓｂｐ）メンバーが結合された第１のオリゴヌクレオチドにハイブリダイズされる。ナノ粒子に付けられたオリゴヌクレオチドは、第１のオリゴヌクレオチドの少なくとも一部分に相補的な配列を有する。
【００８４】
本発明はさらに、オリゴヌクレオチドが結び付けられたナノ粒子共役体と、ｓｂｐメンバーが結び付けられたオリゴヌクレオチドとを提供することと、ナノ粒子に取り付けたオリゴヌクレオチドを、ｓｂｐメンバーに結び付けたオリゴヌクレオチドと接触させることを含む、ナノプローブｓｂｐ共役体の製造方法も提供する。ナノ粒子に結び付けられたオリゴヌクレオチドの少なくとも一部分は、ｓｂｐメンバーに結び付けられたオリゴヌクレオチドの配列に相補的な配列を有する。接触は、ナノ粒子上のオリゴヌクレオチドの第１のオリゴヌクレオチドとのハイブリダイゼーションを許容するのに有効な条件下で起こる。
【００８５】
本発明はさらに、検体を検出するためのキットを提供する。１実施形態では、キットは少なくとも１つの容器を備える。容器はオリゴヌクレオチドが結び付けられたナノ粒子を含むナノ粒子ｓｂｐ共役体を入れる。オリゴヌクレオチドの少なくとも一部分は、共有結合により特異的結合対（ｓｂｐ）メンバーが結合された第１のオリゴヌクレオチドにハイブリダイズする。ナノ粒子に取り付けられたオリゴヌクレオチドは、第１のオリゴヌクレオチドの少なくとも一部分に相補的な配列を有する。キットは、検出可能な変化を観察するための基質をさらに備えてもよい。
【００８６】
本発明の別の実施形態では、キットは少なくとも２つの容器を備える。第１の容器は、オリゴヌクレオチドを結び付けたナノ粒子を含む。オリゴヌクレオチドの少なくとも一部分は、第１のオリゴヌクレオチドの一部分に相補的な配列を有する。第２の容器は、ｓｂｐメンバーが共有結合された第１のオリゴヌクレオチドを含む。キットは、検出可能な変化を観察するための基質をさらに備えてもよい。
【００８７】
本発明のさらに別の実施形態では、キットは少なくとも２つの容器を備える。第１の容器は、オリゴヌクレオチドを結び付けたナノ粒子を含む。オリゴヌクレオチドの少なくとも一部分は、第１のオリゴヌクレオチドの一部分に相補的な配列を有する。第２の容器は、ｓｂｐメンバーを共有結合するのに使用できる部分を有する第１のオリゴヌクレオチドを含む。キットは、検出可能な変化を観察するための基質をさらに備えてもよい。
【００８８】
本発明のさらに別の実施形態では、キットは少なくとも３つの容器を備える。第１の容器は、オリゴヌクレオチドを結び付けたナノ粒子を含む。第２の容器は、少なくとも２つの部分を有するリンカーオリゴヌクレオチドを含む。第３の容器は、ｓｂｐメンバーを共有結合するのに使用できる部分を有する第１のオリゴヌクレオチドを含む。オリゴヌクレオチドの少なくとも一部分は、リンカーオリゴヌクレオチドの第１部分に相補的な配列を
有する。第１のオリゴヌクレオチドは、リンカーオリゴヌクレオチドの少なくとも第２の部分に相補的な配列を有する。キットは、検出可能な変化を観察するための基質をさらに備えてもよい。
【００８９】
本発明は、さらにナノファブリケーションの方法を提供する。この方法は、各種類の連結オリゴヌクレオチドの配列が少なくとも２つの部分を有する、選択配列を有する少なくとも１種類の連結オリゴヌクレオチドを提供することを含む。上記方法はさらに、各種類のナノ粒子上のオリゴヌクレオチドが連結オリゴヌクレオチドの配列の第１部分に相補的な配列を有する、オリゴヌクレオチドが取り付けられた１または複数の種類のナノ粒子を提供することを含む。上記方法はさらに、各分子に第１のオリゴヌクレオチドが結び付けられ、該第１のオリゴヌクレオチドは連結オリゴヌクレオチドの配列の第２部分に相補的な配列を有する２つ以上のビオチン分子に結び付けられたストレプトアビジンまたはアビジン境界より構成された複合体を提供することを含む。連結オリゴヌクレオチド、複合体およびナノ粒子を、所望のナノ材料またはナノ構造を形成するよう、ナノ粒子上のオリゴヌクレオチドおよびビオチンに結び付けられた第１のオリゴヌクレオチドの連結オリゴヌクレオチドに対するハイブリダイゼーションを許容するのに有効な条件下で接触させる。
【００９０】
本発明は、別のナノファブリケーション方法を提供する。この方法は、（ａ）オリゴヌクレオチドを取り付けた少なくとも２種類のナノ粒子と、（ｂ）各種類の連結オリゴヌクレオチドの配列が少なくとも２つの部分を有する、選択配列を有する少なくとも２種類の連結オリゴヌクレオチドと、（ｃ）各分子に第１のオリゴヌクレオチドが結び付けられた２以上のビオチン分子に結び付けられたストレプトアビジンまたはアビジンより構成された複合体とを提供することを含む。第１種類のナノ粒子上のオリゴヌクレオチドは、第２種類のナノ粒子上のオリゴヌクレオチドの配列に相補的な配列と連結オリゴヌクレオチドの配列の第１部分に相補的な配列とを有する。第２種類のナノ粒子上のオリゴヌクレオチドは、第１種類のナノ粒子−オリゴヌクレオチド共役体上のオリゴヌクレオチドの配列に相補的な配列と連結オリゴヌクレオチドの配列の第２部分に相補的な配列とを有する。第１および第２種類のナノ粒子、連結オリゴヌクレオチド、および複合体を、所望のナノ材料またはナノ構造を形成するよう、ナノ粒子上のオリゴヌクレオチドの互いに対するおよび連結オリゴヌクレオチドに対するハイブリダイゼーションならびに連結オリゴヌクレオチドに対する複合体のオリゴヌクレオチドのハイブリダイゼーションを許容するのに有効な条件下で接触させる。
【００９１】
本発明はまた、さらに別のナノファブリケーション方法を提供する。この方法は、（ａ）各種類の連結オリゴヌクレオチドの配列が少なくとも２つの部分を有する、選択配列を有する少なくとも１種類の連結オリゴヌクレオチド、（ｂ）各種類のナノ粒子上のオリゴヌクレオチドが連結オリゴヌクレオチドの配列の第１部分に相補的な配列を有する、オリゴヌクレオチドが取り付けられた１または複数の種類のナノ粒子、（ｃ）連結オリゴヌクレオチドの配列の第２部分に相補的な配列を有する第１のオリゴヌクレオチドが結び付けられたビオチン、および（ｄ）ストレプトアビジンまたはアビジンを提供することを含む。連結オリゴヌクレオチド、ビオチン、共役体、ナノ粒子を、ナノ粒子上のオリゴヌクレオチドとビオチンに結び付けられた第１オリゴヌクレオチドの連結オリゴヌクレオチドへのハイブリダイゼーションを許容するのに有効な条件下で接触させる。その後、生じた複合体を、所望のナノ材料またはナノ構造を形成するよう、ビオチンとストレプトアビジンまたはアビジンの間の特異的結合相互作用を許容するのに有効な条件下で、ストレプトアビジンまたはアビジンと接触させる。
【００９２】
本発明はさらに、オリゴヌクレオチドコネクタとｓｂｐ相互作用によってナノ粒子がひとまとめにされた、オリゴヌクレオチドを取り付けたナノ粒子から構成されたナノ材料またはナノ構造を提供する。
【００９３】
本発明はさらに、少なくとも２つの部分を有する選択標的核酸を、他の核酸から分離する方法を提供する。この方法は、（ａ）各種類のナノ粒子上のオリゴヌクレオチドが選択核酸の第１部分の配列に相補的な配列を有する、オリゴヌクレオチドを取り付けた１または複数の種類のナノ粒子、および（ｂ）各分子に第１のオリゴヌクレオチドが結び付けられ、第１のオリゴヌクレオチドが選択核酸の第２部分の配列に相補的な配列を有する、２つ以上のビオチン分子に結び付けられたストレプトアビジンまたはアビジンより構成された複合体、を提供することを含む。選択核酸および他の核酸を、ナノ粒子上のオリゴヌクレオチドおよび複合体の第１のオリゴヌクレオチドの選択核酸とのハイブリダイゼーションして、選択核酸にハイブリダイズした選択核酸と複合体が凝集して沈降するのに有効な条件下でナノ粒子と接触させる。
【００９４】
本発明はさらに、少なくとも２つの部分を有する選択標的酸を、他の核酸から分離する方法を提供する。この方法は、（ａ）各種類のナノ粒子上のオリゴヌクレオチドが選択核酸の第１部分の配列に相補的な配列を有する、オリゴヌクレオチドを取り付けた１または複数の種類のナノ粒子、（ｂ）第１のオリゴヌクレオチドが選択核酸の第２部分の配列に相補的な配列を有する、第１のオリゴヌクレオチドを結び付けたビオチン、および（ｃ）ストレプトアビジンまたはアビジンを提供することを含む。選択された核酸および他の核酸を、ナノ粒子上のオリゴヌクレオチドおよびビオチン構築物の第１のオリゴヌクレオチドの選択核酸とのハイブリダイゼーションを許容するのに有効な条件下で、ナノ粒子およびビオチン構築物と接触させる。得られた複合体を、ビオチンとストレプトアビジンまたはアビジンとの間の特異的結合相互作用および得られた選択核酸複合体の後の凝集および沈降を許容するのに有効な条件下で、ストレプトアビジンまたはアビジンと接触させる。
【００９５】
本明細書に使用する場合、ある「〜種類のオリゴヌクレオチド」とは、同じ配列を有する複数のオリゴヌクレオチド分子を表す。オリゴヌクレオチドが付着している、ある「種類の」ナノ粒子、共役体、粒子、ラテックスミクロスフェアなどは、同種類のオリゴヌクレオチドが付着している複数の上記物質を指す。また、「オリゴヌクレオチドが付着しているナノ粒子」は、「ナノ粒子−オリゴヌクレオチド共役体」、または、本発明の検出法の場合には、「ナノ粒子−オリゴヌクレオチドプローブ」、「ナノ粒子プローブ」もしくは単に「プローブ」と称されることもある。
【００９６】
用語「検体」とは、薬物、代謝産物、農薬、汚染物質およびその他同種のものを含む、検出すべき化合物または組成物のことを指す。被検体は、特異的結合対（ｓｂｐ）のメンバーから構成することができ、通常は抗原またはハプテンである、一価（モノエピトープ）または多価（ポリエピトープ）リガンドであり、単一の化合物または少なくとも１つの共通エピトープまたは決定基を共有する複数の化合物である。検体は、最近のような細胞またはＡ、Ｂ、Ｄなどの血液群抗原またはＨＬＡ抗原を担持する細胞のような細胞の一部であってもよいし、微生物（例えば細菌、真菌類、原生動物、ウイルス）であってもよい。
【００９７】
多価リガンド検体は、通常、ポリ（アミノ酸）つまりポリペプチド、タンパク質、多糖、核酸、およびそれらの組み合わせである。そのような組み合わせには、細菌、ウイルス、染色体、遺伝子、ミトコンドリア、核、細胞膜およびその他同種のものの構成要素が含まれる。
【００９８】
大部分は、本発明を適用することができるポリエピトープリガンド検体は、少なくとも約５，０００、より一般的には少なくとも約１０，０００の分子量を有する。ポリ（アミノ酸）の分類では、問題のポリ（アミノ酸）は一般に約５，０００〜５，０００，０００の分子量であり、より一般的には約２０，０００〜１，０００，０００の分子量であり、
とりわけ問題のホルモンでは、分子量は一般に約５，０００〜６０，０００に及ぶ。
【００９９】
同様の構造的特徴を有するタンパク質、特定の生物学的機能を有するタンパク質、特定の微生物に関する（特に疾病を引き起こす微生物）タンパク質等のファミリーに関して、様々のタンパク質を考慮することができる。そのようなタンパク質としては、例えば、免疫グロブリン、サイトカイン、酵素、ホルモン、癌抗原、栄養学的マーカー、組織特異抗原などが含まれる。
【０１００】
タンパク質、血液凝固因子、タンパク質ホルモン、抗原性多糖、微生物、および本発明で問題となる他の病原体が、特に米国特許第４，６５０，７７０号に開示されている。その開示全体が引用により本明細書に組み込まれる。
【０１０１】
モノエピトープリガンド検体は、一般に約１００〜２，０００、より一般的には約１２５〜１，０００の分子量であろう。
そのような検体は、ホストからの体液等のサンプルに直接見出される分子であり得る。サンプルは、直接検査してもよいし、または検体をより容易に検出できるようにするために予め処理してもよい。更に、問題の検体は、問題の検体に相補的な特異的結合対メンバー等の、問題の検体の存在を証明する作用物質の検出により、決定することができる。作用物質の存在は、問題の検体がサンプル中に存在するときにのみ検出される。したがって、検体の存在を証明する作用物質は、アッセイで検出される検体となる。体液は、例えば、尿、血液、血漿、血清、唾液、精液、便、痰、脳脊髄液、涙、粘液、およびその他同種のものであってよい。
【０１０２】
用語「特異的結合対（ｓｂｐ）メンバー」とは、２つの異なる分子の一方であって、他方の分子の特定の空間的および極性の組織に特異的に結合しそれゆえ該組織に相補的と定義されるある領域を表面上または空洞内に有する分子のことを指す。この特異的結合対メンバーは、リガンドおよび受容体（アンチリガンド）とも称される。これらは通常、抗原−抗体のような免疫学的な対であり、ビオチン−アビジン、ホルモン−ホルモン受容体、核酸二本鎖、ＩｇＧ−プロテインＡ、ＤＮＡ−ＤＮＡ、ＤＮＡ−ＲＮＡ等のポリヌクレオチド対のような他の特異的結合は免疫学的な対ではないが、通常本発明およびｓｂｐメンバーの定義に含まれる。
【０１０３】
用語「リガンド」は、それに対する受容体が当然存在するか、それに対する受容体を調製することができる、任意の有機化合物のことを指す。用語「リガンド」はさらに、通常１００を超える分子量を有し、受容体に対する類似リガンドと競合できる修飾リガンドであり、通常は有機ラジカルまたは検体類似体である、リガンド類似体も含む。修飾により、リガンド類似体を別の分子とつなぐ手段が提供される。リガンド類似体は、通常、リガンドをハブまたは表漆器に連結する結合と水素の置換以上にリガンドとは異なるが、必ずしもその必要はない。リガンド類似体はリガンドと類似の様式で受容体に結合することができる。リガンド類似体は、例えば、抗体のイディオタイプに対してリガンドに向けられた抗体であり得る。
【０１０４】
用語「受容体」または「アンチリガンド」とは、例えば、分子の特定の空間的および極性の組織（例えばエピトープまたは抗原決定基）を認識することができる任意の化合物または組成物のことを指す。例となる受容体には、天然受容体、例えばチロキシン結合性グロブリン、抗体、酵素、Ｆａｂフラグメント、レクチン、核酸、アビジン、プロテインＡ、バースター（ｂａｒｓｔａｒ）、補体成分Ｃｌｑ、およびその他同種のものが含まれる。アビジンには、卵白アビジンや、ストレプトアビジンのような他の供給源から得られたビオチン結合タンパク質が含まれる。
【０１０５】
用語「特異的結合」とは、２つの異なる分子の１つが、他の分子の認識が本質的により少ないのに比べて、もう１つの分子を特異的に認識することを指す。一般に、分子は、分子間の特定の認識を生じさせる領域を、それらの表面上にまたは空洞内で有する。特異的結合の典型例は、抗体−抗原相互作用、酵素−基質相互作用、ポリヌクレオチド相互作用等である。
【０１０６】
用語「非特異的結合」とは、特定の表面構造から比較的独立した、分子間の非共有結合のことを指す。非特異的結合は、分子間の疎水的相互作用を含むいくつかの要因によって起こり得る。
【０１０７】
用語「抗体」とは、もう１つの分子の特定の空間的および極性の組織に特異的に結合し、それゆえ該組織に相補的と定義される、免疫グロブリンのことを指す。抗体は、モノクローナルであってもポリクローナルであってもよく、ホストの免疫や血清の収集のような当該技術分野で周知の技術により（ポリクローナル）、または連続的なハイブリッド細胞系の調製と分泌タンパク質の収集により（モノクローナル）、または天然抗体の特異的結合に必要なアミノ酸配列をコードするヌクレオチド配列またはその変異配列をクローニングおよび発現することにより、調製することができる。抗体には完全な免疫グロブリンまたはその断片が含まれ、免疫グロブリンには、ＩｇＡ、ＩｇＤ、ＩｇＥ、ＩｇＧ１、ＩｇＧ２ａ、ＩｇＧ２ｂおよびＩｇＧ３、ＩｇＭのような様々なクラスとアイソタイプが含まれる。その断片には、Ｆａｂ、Ｆｖ、およびＦ（ａｂ’）ｓｕｂ．２、Ｆａｂ’等が含まれる。さらに、免疫グロブリンまたはそのフラグメントの凝集体、ポリマー、および共役体も、特定の分子に対する結合親和性を維持する限り、適宜使用することができる。
【発明を実施するための最良の形態】
【０１０８】
本発明の実施に有用なナノ粒子としては、金属（例えば、金、銀、銅および白金）、半導体（例えば、ＣｄＳｅ、ＣｄＳ、およびＣｄＳまたはＺｎＳでコートしたＣｄＳｅ）ならびに磁性（例えば、強磁性）コロイド材料が挙げられる。本発明の実施に有用な他のナノ粒子には、ＺｎＳ、ＺｎＯ、ＴｉＯ２、ＡｇＩ、ＡｇＢｒ、ＨｇＩ２、ＰｂＳ、ＰｂＳｅ、ＺｎＴｅ、ＣｄＴｅ、Ｉｎ２Ｓ３、Ｉｎ２Ｓｅ３、Ｃｄ３Ｐ２、Ｃｄ３Ａｓ２、ＩｎＡｓ、およびＧａＡｓが含まれる。ナノ粒子のサイズは、好ましくは約５〜約１５０ｎｍ（平均直径）、より好ましくは約５〜約５０ｎｍ、最も好ましくは約１０〜約３０ｎｍである。ナノ粒子はロッドであってもよい。
【０１０９】
金属、半導体および磁気ナノ粒子の調製法は当該技術分野において周知である。例えば、Ｓｃｈｍｉｄ，Ｇ．（編），Ｃｌｕｓｔｅｒｓ  ａｎｄ  Ｃｏｌｌｏｉｄｓ（ＶＣＨ，Ｗｅｉｎｈｅｉｍ，１９９４年）；Ｈａｙａｔ，Ｍ．Ａ．（編），Ｃｏｌｌｏｉｄａｌ  Ｇｏｌｄ：Ｐｒｉｎｃｉｐｌｅｓ，Ｍｅｔｈｏｄｓ，ａｎｄ  Ａｐｐｌｉｃａｔｉｏｎｓ（Ａｃａｄｅｍｉｃ  Ｐｒｅｓｓ，Ｓａｎ  Ｄｉｅｇｏ，１９９１年）；Ｍａｓｓａｒｔ，Ｒ．，ＩＥＥＥ  Ｔｒａｎｓａｃｔｉｏｎｓ  Ｏｎ  Ｍａｇｎｅｔｉｃｓ，第１７巻，１２４７ページ（１９８１年）；Ａｈｍａｄｉ，Ｔ．Ｓ．ら，Ｓｃｉｅｎｃｅ，第２７２巻，１９２４ページ（１９９６年）；Ｈｅｎｇｌｅｉｎ，Ａ．ら，Ｊ．Ｐｈｙｓ．Ｃｈｅｍ．，第９９巻，１４１２９ページ（１９９５年）；Ｃｕｒｔｉｓ，Ａ．Ｃ．ら，Ａｎｇｅｗ．Ｃｈｅｍ．Ｉｎｔ．Ｅｄ．Ｅｎｇｌ．，第２７巻，１５３０ページ（１９８８年）参照。
【０１１０】
ＺｎＳ、ＺｎＯ、ＴｉＯ２、ＡｇＩ、ＡｇＢｒ、ＨｇＩ２、ＰｂＳ、ＰｂＳｅ、ＺｎＴｅ、ＣｄＴｅ、Ｉｎ２Ｓ３、Ｉｎ２Ｓｅ３、Ｃｄ３Ｐ２、Ｃｄ３Ａｓ２、ＩｎＡｓ、およびＧａＡｓナノ粒子の調製法も当該技術分野において公知である。例えば、Ｗｅｌｌｅｒ，Ａｎｇｅｗ．Ｃｈｅｍ．Ｉｎｔ．Ｅｄ．Ｅｎｇｌ．，第３２巻，４１ページ（１９９３年）；Ｈｅｎｇｌｅｉｎ，Ｔｏｐ．Ｃｕｒｒ．Ｃｈｅｍ．，第１４３巻，１１３ページ（
１９８８年）；Ｈｅｎｇｌｅｉｎ，Ｃｈｅｍ．Ｒｅｖ．，第８９巻，１８６１ページ（１９８９年）；Ｂｒｕｓ，Ａｐｐｌ．Ｐｈｙｓ．Ａ．，第５３巻，４６５ページ（１９９１年）；Ｂａｈｎｃｍａｎｎ，Ｐｈｏｔｏｃｈｅｍｉｃａｌ  Ｃｏｎｖｅｒｓｉｏｎ  ａｎｄ  Ｓｔｏｒａｇｅ  ｏｆ  Ｓｏｌａｒ  Ｅｎｅｒｇｙ（ＰｅｌｉｚｅｔｔｉおよびＳｃｈｉａｖｅｌｏ編、１９９１年），２５１ページ；ＷａｎｇおよびＨｅｒｒｏｎ，Ｊ．Ｐｈｙｓ．Ｃｈｅｍ．，第９５巻，５２５ページ（１９９１年）；Ｏｌｓｈａｖｓｋｙら，Ｊ．Ａｍ．Ｃｈｅｍ．Ｓｏｃ．，第１１２巻，９４３８ページ（１９９０年）；Ｕｓｈｉｄａら，Ｊ．Ｐｈｙｓ．Ｃｈｅｍ．，第９５巻，５３８２ページ（１９９２年）参照。
【０１１１】
適当なナノ粒子は、例えば、テッド・ペラ社（Ｔｅｄ  Ｐｅｌｌａ，Ｉｎｃ．）（金）、アマーシャム社（Ａｍｅｒｓｈａｍ  Ｃｏｒｐｏｒａｔｉｏｎ）（金）およびナノプローブス社（Ｎａｎｏｐｒｏｂｅｓ，Ｉｎｃ．）（金）からも市販されている。
【０１１２】
核酸の検出に用いるのに好ましいのは金ナノ粒子である。金コロイド粒子は、美しい色を発するバンドに対して高い吸光係数を有する。これらの印象的な色は、粒度、濃度、粒子間間隔や、凝集体の凝集度および形状（幾何学）に応じて変化し、それが、これらの材料を比色アッセイ用に特に魅力的なものとしている。例えば、金ナノ粒子に付着しているオリゴヌクレオチドとオリゴヌクレオチドおよび核酸とがハイブリダイズすると直ぐに、肉眼にも見える変色が生じる（例えば、実施例参照）。
【０１１３】
金ナノ粒子は、上記に挙げたのと同じ理由で、また、それらの安定性、電子顕微鏡検査による画像化の容易さや、十分に特性決定されたチオール官能基による修飾（以下参照）などの理由から、ナノファブリケーションに用いるのにも特に好ましい。また、半導体ナノ粒子も、それらの固有の電子特性および発光特性のゆえにナノファブリケーション用に好ましい。
【０１１４】
オリゴヌクレオチドをナノ粒子に付着させるために、ナノ粒子もしくはオリゴヌクレオチドまたは両者を官能化する。そのような方法は当該技術分野では公知である。例えば、３′末端または５′末端がアルカンチオールにより官能化されたオリゴヌクレオチドは、金ナノ粒子に容易に付着する。Ｗｈｉｔｅｓｉｄｅｓ，Ｐｒｏｃｅｅｄｉｎｇｓ  ｏｆ  ｔｈｅ  Ｒｏｂｅｒｔ  Ａ．Ｗｅｌｃｈ  Ｆｏｕｎｄａｔｉｏｎ  ３９ｔｈ  Ｃｏｎｆｅｒｅｎｃｅ  Ｏｎ  Ｃｈｅｍｉｃａｌ  Ｒｅｓｅａｒｃｈ  Ｎａｎｏｐｈａｓｅ  Ｃｈｅｍｉｓｔｒｙ，Ｈｏｕｓｔｏｎ，ＴＸ，１０９−１２１ページ（１９９５年）参照。さらに、Ｍｕｃｉｃら，Ｃｈｅｍ．Ｃｏｍｍｕｎ．，５５５−５５７ページ（１９９６年）（平らな金表面に３′チオールＤＮＡを付着させる方法を記載している；この方法は、オリゴヌクレオチドをナノ粒子に付着させるのに用い得る）参照。アルカンチオール法は、オリゴヌクレオチドを、他の金属、半導体および磁性コロイドや、上記にリストした他のナノ粒子に付着させるのにも用い得る。オリゴヌクレオチドを固体表面に付着させるための他の官能基には、ホスホロチオエート基（例えば、オリゴヌクレオチド−ホスホロチオエートを金表面に結合させることに関しては、米国特許第５，４７２，８８１号参照）、置換アルキルシロキサン（例えば、シリカおよびガラス表面へのオリゴヌクレオチドの結合に関しては、Ｂｕｒｗｅｌｌ，Ｃｈｅｍｉｃａｌ  Ｔｅｃｈｎｏｌｏｇｙ，第４巻，３７０−３７７ページ（１９７４年）ならびにＭａｔｔｅｕｃｃｉおよびＣａｒｕｔｈｅｒｓ，Ｊ．Ａｍ．Ｃｈｅｍ．Ｓｏｃ．，第１０３巻，３１８５−３１９１ページ（１９８１年）、アミノアルキルシロキサンおよび類似のメルカプトアルキルシロキサンの結合に関しては、Ｇｒａｂａｒら，Ａｎａｌ．Ｃｈｅｍ．，第６７巻，７３５−７４５ページ参照）が含まれる。オリゴヌクレオチドを固体表面に付着させるには、５′チオヌクレオシドまたは３′チオヌクレオシドを末端基とするオリゴヌクレオチドを用いてもよい。以下の参考文献はオリゴヌクレオチドをナノ粒子に付着させるのに用い得る他の方法を記載している：Ｎｕｚｚｏら，Ｊ．Ａｍ．Ｃｈｅｍ．Ｓｏｃ．，第１０９巻，２３５８ページ（１９
８７年）（金上のジスルフィド）；ＡｌｌａｒａおよびＮｕｚｚｏ，Ｌａｎｇｍｕｉｒ，第１巻，４５ページ（１９８５年）（アルミニウム上のカルボン酸）；ＡｌｌａｒａおよびＴｏｍｐｋｉｎｓ，Ｊ．Ｃｏｌｌｏｉｄ  Ｉｎｔｅｒｆａｃｅ  Ｓｃｉ．，第４９巻，４１０−４２１ページ（１９７４年）（銅上のカルボン酸）；Ｉｌｅｒ，Ｔｈｅ
Ｃｈｅｍｉｓｔｒｙ  Ｏｆ  Ｓｉｉｃａ，第６章，（Ｗｉｌｅｙ，１９７９年）（シリカ上のカルボン酸）；Ｔｉｍｍｏｎｓ  ａｎｄ  Ｚｉｓｍａｎ，Ｊ．Ｐｈｙｓ．Ｃｈｅｍ．，第６９巻，９８４−９９０ページ（１９６５年）（白金上のカルボン酸）；ＳｏｒｉａｇａおよびＨｕｂｂａｒｄ，Ｊ．Ａｍ．Ｃｈｅｍ．Ｓｏｃ．，第１０４巻，３９３７ページ（１９８２年）（白金上の芳香環化合物）；Ｈｕｂｂａｒｄ，Ａｃｃ．Ｃｈｅｍ．Ｒｅｓ．，第１３巻，１７７ページ（１９８０年）（白金上のスルホラン、スルホキシドおよび他の官能化溶剤）；Ｈｉｃｋｍａｎら，Ｊ．Ａｍ．Ｃｈｅｍ．Ｓｏｃ．，第１１１巻，７２７１ページ（１９８９年）（白金上のイソニトリル）；ＭａｏｚおよびＳａｇｉｖ，Ｌａｎｇｍｕｉｒ，第３巻，１０４５ページ（１９８７年）（シリカ上のシラン）；ＭａｏｚおよびＳａｇｉｖ，Ｌａｎｇｍｕｉｒ，第３巻，１０３４ページ（１９８７年）（シリカ上のシラン）；Ｗａｓｓｅｒｍａｎら，Ｌａｎｇｍｕｉｒ，第５巻，１０７４ページ（１９８９年）（シリカ上のシラン）；ＥｌｔｅｋｏｖａおよびＥｌｔｅｋｏｖ，Ｌａｎｇｍｕｉｒ，第３巻，９５１ページ（１９８７年）（二酸化チタンおよびシリカ上の芳香族カルボン酸、アルデヒド、アルコールおよびメトキシ基）；Ｌｅｃら，Ｊ．Ｐｈｙｓ．Ｃｈｅｍ．，第９２巻，２５９７ページ（１９８８年）（金属上の硬質ホスフェート）。
【０１１５】
環式ジスルフィドで官能化されたオリゴヌクレオチドは本発明の範囲内にある。環式ジスルフィドは、好ましくは、その環の中に２つの硫黄原子を含めて５または６つの原子を有している。適切な環式ジスルフィドは市販されているか、既知の方法によって合成される。環式ジスルフィドの還元形も使用することができる。
【０１１６】
好ましくは、リンカーは、環式ジスルフィドに付けられた炭化水素部分をさらに含む。適切な炭化水素は市販されており、環式ジスルフィドに付けられる。好ましくは炭化水素部分はステロイド残基である。環式ジスルフィドに付けられたステロイド残基を含むリンカーを使用して調製されたオリゴヌクレオチド−ナノ粒子共役体は、期せずしてアルカンチオールまたは非環式ジスルフィドをリンカーとして使用して調製した共役体と比較して、チオール（例えばポリメラーゼ連鎖反応（ＰＣＲ）溶液中で使用されるジチオスレイトール）に対して著しく安定であることが分かった。確かに、本発明のオリゴヌクレオチド−ナノ粒子共役体は３００倍安定していることがわかった。この予期しなかった安定性は、恐らく各オリゴヌクレオチドが、１つの硫黄原子ではなく、２つの硫黄原子によってナノ粒子に固定されているという事実による。詳しく説明すると、環式ジスルフィドの２つの隣接した硫黄原子が、オリゴヌクレオチド−ナノ粒子共役体の安定化に有効なキレート化効果を有することが考えられる。リンカーの大きな疎水性ステロイド残基も、ナノ粒子の表面への水溶性分子の接近からナノ粒子を遮ることにより、共役体の安定性に寄与するように思われる。
【０１１７】
以上を考慮すると、両方の硫黄原子がナノ粒子に同時にくっ付くことができるように、環式ジスルフィドの２つの硫黄原子は好ましくは十分に接近しなければならない。より好ましくは、２つの硫黄原子は互いに隣接する。また、炭化水素部分は、ナノ粒子の表面を遮る大きな疎水性表面を示すように大きくなくてはならない。
【０１１８】
環式ジスルフィドリンカーを使用したオリゴヌクレオチド−環式ナノ粒子共役体は、核酸検出用の診断アッセイや本明細書に記載したナノファブリケーションの方法において、プローブとして使用され得る。本発明のそのような共役体は、それを使用した診断アッセイの感度を向上させることが期せずして分かった。特に、環式ジスルフィドに付けられた
ステロイド残基を含むリンカーを使用して調製されたオリゴヌクレオチド−ナノ粒子共役体を使用したアッセイは、約１０倍アルカンチオールまたは非環式ジスルフィドをリンカーとして使用して調製された共役体を使用したアッセイよりも１０倍感度が高いと分かった。
【０１１９】
上記のチオールに対する本発明のオリゴヌクレオチド−ナノ粒子共役体の驚くべき安定性は、それらをＰＣＲ溶液中で直接使用することを可能にする。したがって、ＰＣＲによって増幅されるＤＮＡ標的に対してプローブとして加えられた本発明のオリゴヌクレオチド−ナノ粒子は、３０または４０回のＰＣＲの加熱−冷却サイクルを受け、チューブを開かなくてもなおアンプリコンを検出することができる。ＰＣＲ後にプローブ追加のためにサンプルチューブを開くと、後のテストに使用する機器の汚染による深刻な問題が起こる可能性がある。
【０１２０】
最後に、本発明は、本発明のある種類のオリゴヌクレオチド環式ジスルフィドリンカーが入った容器または本発明のある種類のオリゴヌクレオチド−ナノ粒子共役体が入った容器を含むキットを提供する。該キットは、核酸検出またはナノファブリケーションに有効な他の試薬や品目をさらに含んでもよい。
【０１２１】
各ナノ粒子には多数のオリゴヌクレオチドが付着する。その結果、各ナノ粒子−オリゴヌクレオチド共役体は、相補的配列を有する多数のオリゴヌクレオチドまたは核酸に結合し得る。
【０１２２】
本発明の実施に際して、規定配列を有するオリゴヌクレオチドが様々な目的に使用される。予め決定した配列を有するオリゴヌクレオチドを調製する方法は周知である。例えば、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（第２版，１９８９年）およびＦ．Ｅｃｋｓｔｅｉｎ（編）Ｏｌｉｇｏｎｕｃｌｅｏｔｉｄｅｓ  ａｎｄ  Ａｎａｌｏｇｕｅｓ，第１版（Ｏｘｆｏｒｄ  Ｕｎｉｖｅｒｓｉｔｙ  Ｐｒｅｓｓ，Ｎｅｗ  Ｙｏｒｋ，１９９１年）参照。オリゴヌクレオチドとオリゴデオキシリボヌクレオチドの合成には、共に固相合成法が好ましい（周知のＤＮＡ合成法は、ＲＮＡの合成にも有用である）。オリゴリボヌクレオチドとオリゴデオキシリボヌクレオチドは、酵素的に調製することもできる。
【０１２３】
本発明は核酸検出法を提供する。これらの方法はまた、どの種類の核酸をも検出し得るし、例えば、病気の診断や核酸の配列決定にも用い得る。本発明の方法により検出し得る核酸の例としては、遺伝子（例えば、特定の疾患に関与する遺伝子）、ウイルスＲＮＡおよびＤＮＡ、細菌ＤＮＡ、菌類ＤＮＡ、ｃＤＮＡ、ｍＲＮＡ、ＲＮＡおよびＤＮＡフラグメント、オリゴヌクレオチド、合成オリゴヌクレオチド、修飾オリゴヌクレオチド、一本鎖および二本鎖核酸、天然および合成核酸などがある。例えば、核酸検出法の用途例には、ウイルス性疾患（例えば、ヒト免疫不全ウイルス、肝炎ウイルス、ヘルペスウイルス、サイトメガロウイルスおよびエプスタイン−バー・ウイルス）、細菌性疾患（例えば、結核、ライム病、Ｈ．ピロリ、大腸菌感染症、レジオネラ感染症、マイコプラズマ感染症、サルモネラ感染症）性的伝染病（例えば、淋病）、遺伝性疾患（例えば、嚢胞性線維症、デュシェンヌ型筋ジストロフィー、フェニルケトン尿症、鎌状赤血球貧血）、ならびにガン（例えば、ガン発症に関与する遺伝子）の診断および／またはモニター用；法医学用；ＤＮＡ配列決定用；親子鑑定テスト用；細胞系確認用；遺伝子療法のモニター用；ならびに他の多くの目的が含まれる。
【０１２４】
肉眼による変色の観察に基づく核酸検出法は、安価、高速、簡単、強靭（試薬が安定している）であり、特殊化装置または高価な装置を必要とせず、かつ計器による計測がほとんど不要である。これらの点から、上記方法は、例えば、ＤＮＡ配列決定における研究お
よび解析実験において、特定病原体の存在を検出する分野において、治療薬の処方を支援するために感染症の迅速な同定を必要とする医院において、また費用のかからない最前線のスクリーニングをするために家庭や保険センターにおいて用いるのに特に適している。
【０１２５】
検出すべき核酸は、公知方法で単離することもできるし、細胞、組織試料、生物流体（例えば、唾液、尿、血液、血清）、ＰＣＲ成分を含有する溶液、大過剰量のオリゴヌクレオチドまたは高分子量ＤＮＡを含有する溶液、および当該技術分野においても既知の他の試料中で直接検出することもできる。例えば、Ｓａｍｂｒｏｏｋら，Ｍｏｌｅｃｕｌａｒ
Ｃｌｏｎｉｎｇ：Ａ  Ｌａｂｏｒａｔｏｒｙ  Ｍａｎｕａｌ（第２版，１９８９年）ならびにＢ．Ｄ．ＨａｍｅｓおよびＳ．Ｊ．Ｈｉｇｇｉｎｓ編，Ｇｅｎｅ  Ｐｒｏｂｅｓ  １（ＩＲＬ  Ｐｒｅｓｓ，Ｎｅｗ  Ｙｏｒｋ，１９９５年）参照。ハイブリダイズ用プローブを用いて検出するための核酸の調製法は当該技術分野では周知である。例えば、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（第２版，１９８９年）ならびにＢ．Ｄ．ＨａｍｅｓおよびＳ．Ｊ．Ｈｉｇｇｉｎｓ編；Ｇｅｎｅ  Ｐｒｏｂｅｓ  １（ＩＲＬ  Ｐｒｅｓｓ，Ｎｅｗ
Ｙｏｒｋ，１９９５年）参照。
【０１２６】
核酸が少量で存在する場合、当該技術分野において公知の方法を用い得る。例えば、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（第２版，１９８９年）ならびにＢ．Ｄ．ＨａｍｅｓおよびＳ．Ｊ．Ｈｉｇｇｉｎｓ編，Ｇｅｎｅ  Ｐｒｏｂｅｓ  １（ＩＲＬ  Ｐｒｅｓｓ，Ｎｅｗ  Ｙｏｒｋ，１９９５年）参照。ポリメラーゼ連鎖反応（ＰＣＲ）増幅が好ましい。
【０１２７】
本発明の１つの核酸検出法は、核酸とオリゴヌクレオチドが付着している１つ以上の種類のナノ粒子とを接触させるステップを含む。検出すべき核酸は少なくとも２つの部分を有している。これらの部分の長さと、もしあれば、それらの間隔は、ナノ粒子上のオリゴヌクレオチドが核酸とハイブリダイズしたときに検出可能な変化が生じるように選択される。これらの長さと間隔は、経験的に決定可能であり、用いられる粒子の種類およびそのサイズ、ならびにアッセイに用いられる溶液中に存在する電解質の種類（当該技術分野では公知のように、ある種の電解質は、核酸のコンホメーションに影響を与える）に依存するであろう。
【０１２８】
また、核酸を他の核酸の存在下に検出しようとする場合、ナノ粒子上のオリゴヌクレオチドが結合すべき核酸部分は、核酸の検出を特異的にするのに十分なユニーク配列を含むように選択しなければならない。そのようにするためのガイドラインは当該技術分野では周知である。
【０１２９】
核酸は、１種類のオリゴヌクレオチド−ナノ粒子共役体を用いればすむように互いに十分に近接した反復配列を含んでいることがあるが、このようなことはめったに起こらない。一般に、核酸の選択した複数の部分は異なる配列を有し、好ましくは異なるナノ粒子に付着している、該選択部分は、２つ以上の異なるオリゴヌクレオチドを担持するナノ粒子と接触することになろう。核酸を検出するための系の１つの例が図２に示されている。図で分るように、第１ナノ粒子に付着している第１オリゴヌクレオチドは、一本鎖ＤＮＡ中の標的配列の第１部分に対して相補的な配列を有している。第２ナノ粒子に付着している第２オリゴヌクレオチドは、一本鎖ＤＮＡ中の標的配列の第２部分に対して相補的な配列を有している。ＤＮＡの追加部分は対応ナノ粒子の標的となり得る。図１７参照。核酸のいくつかの部分を標的とすると、検出可能な変化の大きさが増大する。
【０１３０】
ナノ粒子−オリゴヌクレオチド共役体と核酸との接触ステップは、ナノ粒子上のオリゴヌクレオチドと核酸の標的配列とをハイブリダイズさせるのに有効な条件下に行う。これ
らのハイブリダイゼーション条件は、当該技術分野では周知であり、用いられる特定の系に合わせて容易に最適化し得る。例えば、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（第２版，１９８９年）参照。ストリンジェントなハイブリダイゼーション条件を用いるのが好ましい。
【０１３１】
検出すべき核酸とナノ粒子−オリゴヌクレオチド共役体を含有する溶液を凍結解凍することにより、ハイブリダイゼーションをより高速にすることができる。溶液は、ドライアイス−アルコール浴中に凍結させるのに十分な時間（一般に、１００μｌの溶液の場合、約１分）入れる方法などの任意の慣用法で凍結し得る。溶液は、熱変性温度より低い温度で解凍しなければないが、ナノ粒子−オリゴヌクレオチド共役体と核酸とのほとんどの組合せに対しては、室温が好都合であろう。溶液の解凍後、ハイブリダイゼーションが完了し、溶液解凍後に検出可能な変化が観察される。
【０１３２】
検出すべき核酸およびナノ粒子−オリゴヌクレオチド共役体を含有する溶液を、ナノ粒子上のオリゴヌクレオチドと標的核酸とで形成された複合体の解離温度（Ｔｍ）より低い温度まで温めて、ハイブリダイゼーション速度を増大させることもできる。あるいは、解離温度（Ｔｍ）以上に加熱し、溶液を冷却することにより、高速ハイブリダイゼーションを達成することもできる。
【０１３３】
ハイブリダイゼーションの速度は、塩濃度を（例えば、０．１Ｍから０．３Ｍ
ＮａＣｌに）高めることにより、増大させることも可能である。
ナノ粒子上のオリゴヌクレオチドと核酸とがハイブリダイズすると生じる検出可能な変化は、変色、ナノ粒子凝集体の形成、または凝集したナノ粒子の沈殿であり得る。変色は、肉眼または分光分析により観察し得る。ナノ粒子凝集体の形成は、電子顕微鏡検査または比濁分析によって観察し得る。凝集したナノ粒子の沈殿は、肉眼でも顕微鏡検査によっても観察し得る。好ましいのは、肉眼で観察し得る変化である。特に好ましいのは、肉眼で観察し得る変色である。
【０１３４】
肉眼による変色の観察は、対照的な色を背景にするとより容易に実施し得る。例えば、金ナノ粒子を用いる場合、変色の観察は、（シリカまたはアルミナＴＬＣプレート、濾紙、セルロイドメンブレン、およびナイロンメンブレン、好ましくはＣ−１８シリカＴＬＣプレートなどの）固体白色表面上にハイブリダイゼーション溶液をスポットし、スポットを乾燥させることにより容易になる。初めは、スポットは、（ハイブリダイゼーション不在下のピンク／赤色から、ハイブリダイゼーション存在下の紫がかった赤／紫色の範囲の）ハイブリダイゼーション溶液の色を呈する。室温下または８０℃（温度は重要ではない）下に乾燥させたとき、ナノ粒子−オリゴヌクレオチド共役体がスポットする前に標的核酸とハイブリダイズして結合していると、青色スポットが生じる。（例えば、標的核酸が存在しないために）ハイブリダイゼーションが起こらないと、スポットはピンク色である。青色スポットとピンク色スポットは安定であり、のちに冷却しても、加熱しても、経時的にも、変化しない。それらのスポットはテストの便利な永久記録を提供する。変色を観察するのに、（ハイブリダイズしたナノ粒子−オリゴヌクレオチド共役体とハイブリダイズしていないものの分離などの）他のステップは不要である。
【０１３５】
アッセイ結果を容易に視覚化するための代替法は、液体を吸引してフィルターに通過させながら、標的核酸にハイブリダイズしたナノ粒子プローブ試料をガラス繊維フィルター（例えば、サイズが１３ｎｍの金ナノ粒子と共に用いる場合には、細孔サイズ０．７μｍ、グレードＦＧ７５のホウケイ酸塩ミクロファイバーフィルター）に対してスポットする方法である。その後、（フィルターの細孔より大きいために保持された）ナノ粒子プローブと標的核酸とのハイブリダイゼーションにより生成した凝集体を含む観察可能なスポットを残して、過剰なハイブリダイズしていないプローブをフィルターに通して水で洗い流
す。この技術は、過剰なナノ粒子プローブを使用し得るので、高い感度を提供し得る。残念ながら、ナノ粒子プローブは、試みた他の多くの固体表面（シリカスライド、逆相プレート、ナイロン、ニトロセルロース、セルロースおよび他のメンブレン）には粘着するために、これらの表面は使用できない。
【０１３６】
図２に示されている検出系の重要な側面は、検出可能な変化を得るステップが、２つの異なるオリゴヌクレオチドと核酸中の所与の標的配列との協同ハイブリダイゼーションによって決まることである。２つのオリゴヌクレオチドのいずれにおける誤対合も、粒子間の結合を不安定にするであろう。塩基対における誤対合が、長いオリゴヌクレオチドプローブの結合よりも短いオリゴヌクレオチドプローブの結合に対してはるかに大きな不安定化作用を及ぼすことは周知である。図２に示されている系の利点は、この系が、長い標的配列およびプローブ（図２に示されている実施例では１８塩基対）に関連する塩基識別を利用するにも拘わらず、短いオリゴヌクレオチドプローブ（図２に示されている実施例では９塩基対）に特徴的な感度を有することである。
【０１３７】
核酸の標的配列は、図２のように連続的なこともあるし、図３に示されているように、標的配列の２つの部分がナノ粒子上のオリゴヌクレオチドと相補的ではない第３部分によって分離されていることもある。後者の場合、溶液中で遊離すると共にこの第３部分の配列に対して相補的な配列を有する、フィラー（ｆｉｌｌｅｒ、充填）オリゴヌクレオチドを用いるというオプションもある（図３参照）。フィラーオリゴヌクレオチドが核酸の第３部分とハイブリダイズすると、二本鎖セグメントができ、それによってナノ粒子間の平均間隔が変化し、その結果、色が変わる。図３に示されている系は、検出法の感度を高め得る。
【０１３８】
核酸検出法の実施態様のなかには基板を利用するものもある。基板を用いることにより、検出可能な変化（シグナル）を増幅し、アッセイの感度を高めることができる。
検出可能な変化を観察し得る任意の基板を用いてよい。適当な基板としては、透明固体表面（例えば、ガラス、石英、プラスチックおよび他のポリマー類）、不透明固体表面（例えば、ＴＬＣシリカプレート、濾紙、ガラス繊維フィルター、セルロイドメンブレン、ナイロンメンブレンなどの白色固体表面）、および導電性固体表面（例えば、インジウム−スズ−オキシド（ＩＴＯ））が挙げられる。基板は、任意の形状または厚さであってよいが、一般的には、平坦で薄い。好ましいのは、ガラス（例えば、ガラス製スライド）またはプラスチック（例えば、マイクロタイタープレートのウエル）などの透明な基板である。
【０１３９】
１つの実施態様において、オリゴヌクレオチドを基板に付着させる。オリゴヌクレオチドは、例えば、Ｃｈｒｉｓｅｙら，Ｎｕｃｌｅｉｃ  Ａｃｉｄｓ  Ｒｅｓ．，第２４巻，３０３１−３０３９ページ（１９９６年）；Ｃｈｒｉｓｅｙら，Ｎｕｃｌｅｉｃ  Ａｃｉｄｓ  Ｒｅｓ．，第２４巻，３０４０−３０４７ページ（１９９６年）；Ｍｕｃｉｃら，Ｃｈｅｍ．Ｃｏｍｍｕｎ．，第５５５巻（１９９６年）；ＺｉｍｍｅｒｍａｎｎおよびＣｏｘ，Ｎｕｃｌｅｉｃ  Ａｃｉｄｓ  Ｒｅｓ．，第２２巻，４９２ページ（１９９４年）；Ｂｏｔｔｏｍｌｅｙら，Ｊ．Ｖａｃ．Ｓｃｉ．Ｔｅｃｈｎｏｌ．Ａ，第１０巻，５９１ページ（１９９２年）；およびＨｅｇｎｅｒら，ＦＥＢＳ  Ｌｅｔｔ．，第３３６巻，４５２ページ（１９９３年）に記載のように、基板に付着させることができる。
【０１４０】
基板に付着しているオリゴヌクレオチドは、検出すべき核酸の第１部分の配列に対して相補的な配列を有している。核酸と基板とを、基板上のオリゴヌクレオチドと核酸とをハイブリダイズさせるのに有効な条件下に接触させる。このようにして、核酸は基板と結合した状態になる。結合しなかった核酸は、ナノ粒子−オリゴヌクレオチド共役体を加える前に基板から洗い流すのが好ましい。
【０１４１】
次いで、基板に結合した核酸と、オリゴヌクレオチドが付着している第１種類のナノ粒子とを接触させる。オリゴヌクレオチドは、核酸の第２部分の配列に対して相補的な配列を有しており、接触ステップは、ナノ粒子上のオリゴヌクレオチドと核酸とをハイブリダイズさせるのに有効な条件下に行う。このようにして、第１種類のナノ粒子は基板に結合した状態になる。ナノ粒子−オリゴヌクレオチド共役体を基板に結合させた後、基板を洗浄して、結合していないナノ粒子−オリゴヌクレオチド共役体および核酸を除去する。
【０１４２】
第１種類のナノ粒子上のオリゴヌクレオチドは、すべて同じ配列を有してもよいし、検出すべき核酸の異なる部分とハイブリダイズする異なる配列を有してもよい。異なる配列を有するオリゴヌクレオチドを用いる場合、各ナノ粒子に、すべての異なるオリゴヌクレオチドが付着してもよいが、異なるオリゴヌクレオチドが異なるナノ粒子に付着するのが好ましい。図１７は、核酸の複数の部分にハイブリダイズするように設計されたナノ粒子−オリゴヌクレオチド共役体の使用を示している。代わりに、各第１種類のナノ粒子上のオリゴヌクレオチドは複数の異なる配列を有していてもよいが、そのうちの少なくとも１つは、検出すべき核酸の一部とハイブリダイズしなければならない（図２５Ｂ参照）。
【０１４３】
最後に、基板に結合した第１種類のナノ粒子−オリゴヌクレオチド共役体と、オリゴヌクレオチドが付着している第２種類のナノ粒子とを接触させる。該オリゴヌクレオチドは、第１種類のナノ粒子に付着しているオリゴヌクレオチドの少なくとも一部の配列に対して相補的な配列を有しており、接触ステップは、第１種類のナノ粒子上のオリゴヌクレオチドと第２種類のナノ粒子上のオリゴヌクレオチドとをハイブリダイズさせるのに有効な条件下に行う。ナノ粒子を結合させ後、結合しなかったナノ粒子−オリゴヌクレオチド共役体を除去するために基板を洗浄するのが好ましい。
【０１４４】
ハイブリダイゼーションの組合せにより、検出可能な変化が生じる。検出可能な変化は上述のものと同じであるが、但し、多重ハイブリダイゼーションにより、検出可能な変化が増幅される。特に、各第１種類のナノ粒子には、（同一または異なる配列を有する）複数のオリゴヌクレオチドが付着しているので、各第１種類のナノ粒子−オリゴヌクレオチド共役体は、複数の第２種類のナノ粒子−オリゴヌクレオチド共役体にハイブリダイズし得る。また、第１種類のナノ粒子−オリゴヌクレオチド共役体は、検出すべき核酸の２つ以上の部分にハイブリダイズし得る。多重ハイブリダイゼーションにより得られる増幅は、変化を初めて検出し得るものとしたり、または検出可能な変化の大きさを増大させたりし得る。この増幅によって、アッセイの感度が高められ、少量の核酸の検出が可能になる。
【０１４５】
所望の場合には、第１および第２種類のナノ粒子−オリゴヌクレオチド共役体を連続付加して、追加のナノ粒子層を堆積することができる。この方法で、標的核酸１分子当たりの固定化ナノ粒子の数を増加させると同時に、対応するシグナル強度を増強させることができる。
【０１４６】
また、互いに直接ハイブリダイズするように設計された第１および第２種類のナノ粒子−オリゴヌクレオチド共役体の代わりに、連結オリゴヌクレオチドとのハイブリダイゼーションの結果としてナノ粒子を共に結合させる働きをするオリゴヌクレオチドを担持するナノ粒子を用いてもよい。
【０１４７】
ナノ粒子およびオリゴヌクレオチドの調製法ならびにオリゴヌクレオチドをナノ粒子に付着させる方法は上記に説明されている。ハイブリダイゼーション条件は当該技術分野では周知であり、用いられる特定の系に合わせて容易に最適化し得る（上記参照）。
【０１４８】
この核酸（検体ＤＮＡ）検出法の１つの実施例が図１３Ａに示されている。図に示されているように、ハイブリダイゼーションの組合せにより、ナノ粒子凝集体が検体ＤＮＡを介して基板に結合している暗色領域が生じる。これらの暗色領域は、周囲光を使って肉眼で、好ましくは白い背景を背に基板を見れば容易に観察し得る。図１３Ａから容易に分るように、この方法は、検出可能な変化を増幅させる手段を提供する。
【０１４９】
この核酸検出法の別の実施例が図２５Ｂに示されている。図１３Ａに示されている実施例と同じように、ハイブリダイゼーションの組合せにより、ナノ粒子凝集体が検体ＤＮＡを介して基板に結合している暗色領域ができ、これは肉眼で観察することができる。
【０１５０】
別の実施態様では、ナノ粒子を基板に付着させる。ナノ粒子は、例えば、Ｇｒａｂａｒら，Ａｎａｌｙｔ．Ｃｈｅｍ．，第６７巻，７３−７４３ページ（１９９５年）；Ｂｅｔｈｅｌｌら，Ｊ．Ｅｌｅｃｔｒｏａｎａｌ．Ｃｈｅｍ．，第４０９巻，１３７ページ（１９９６年）；Ｂａｒら，Ｌａｎｇｍｕｉｒ，第１２巻，１１７２ページ（１９９６年）；Ｃｏｌｖｉｎら，Ｊ．Ａｍ．Ｃｈｅｍ．Ｓｏｃ．，第１１４巻，５２２１ページ（１９９２年）に記載のように基板に付着させることができる。
【０１５１】
ナノ粒子を基板に付着させた後、オリゴヌクレオチドをナノ粒子に付着させる。これは、溶液中でオリゴヌクレオチドをナノ粒子に付着させるための上記方法と同じ方法で達成し得る。ナノ粒子に付着したオリゴヌクレオチドは、核酸の第１部分の配列に対して相補的な配列を有している。
【０１５２】
基板と核酸とを、ナノ粒子上のオリゴヌクレオチドと核酸とをハイブリダイズさせるのに有効な条件下に接触させる。このようにして、核酸は基板に結合した状態になる。結合しなかった核酸は、さらにナノ粒子−オリゴヌクレオチド共役体を加える前に基板から洗い流すのが好ましい。
【０１５３】
次いで、オリゴヌクレオチドが付着している第２種類のナノ粒子を用意する。これらのオリゴヌクレオチドは、核酸の第２部分の配列に対して相補的な配列を有しており、基板に結合した核酸と第２種類のナノ粒子−オリゴヌクレオチド共役体とを、第２種類のナノ粒子−オリゴヌクレオチド共役体上のオリゴヌクレオチドと核酸とをハイブリダイズさせるのに有効な条件下に接触させる。このようにして、第２種類のナノ粒子−オリゴヌクレオチド共役体は基板と結合した状態になる。ナノ粒子を結合させた後、結合しなかったナノ粒子−オリゴヌクレオチド共役体と核酸を基板から洗い流す。この時点で、ある変化（例えば、変色）を検出し得る。
【０１５４】
第２種類のナノ粒子上のオリゴヌクレオチドはすべて同じ配列を有してもよいし、検出すべき核酸の異なる部分とハイブリダイズする異なる配列を有してもよい。異なる配列を有するオリゴヌクレオチドを用いる場合、各ナノ粒子に、すべての異なるオリゴヌクレオチドが付着してもよいが、異なるオリゴヌクレオチドが異なるナノ粒子に付着するのが好ましい。図１７を参照されたい。
【０１５５】
次いで、第１部分が第２種類のナノ粒子上のオリゴヌクレオチドの配列の少なくとも一部の配列と相補的である少なくとも２つの部分を含む選択された配列を有する結合オリゴヌクレオチドと、基板に結合した第２種類のナノ粒子−オリゴヌクレオチド共役体とを、結合オリゴヌクレオチドとナノ粒子上のオリゴヌクレオチドとをハイブリダイズさせるのに有効な条件下に接触させる。このようにして、結合オリゴヌクレオチドは基板と結合した状態になる。結合オリゴヌクレオチドを結合させた後、結合しなかった結合オリゴヌクレオチドを基板から洗い流す。
【０１５６】
最後に、オリゴヌクレオチドが付着している第３種類のナノ粒子を用意する。これらのオリゴヌクレオチドは、結合オリゴヌクレオチドの第２部分の配列に対して相補的な配列を有している。ナノ粒子−オリゴヌクレオチド共役体と、基板に結合した結合オリゴヌクレオチドとを、結合オリゴヌクレオチドとナノ粒子上のオリゴヌクレオチドとをハイブリダイズさせるのに有効な条件下に接触させる。ナノ粒子を結合させた後、結合しなかったナノ粒子−オリゴヌクレオチド共役体を基板から洗い流す。
【０１５７】
ハイブリダイゼーションの組合せにより、検出可能な変化が生じる。検出可能な変化は上述のものと同じであるが、但し、多重ハイブリダイゼーションにより、検出可能な変化が増幅される。特に、各第２種類のナノ粒子には、（同一または異なる配列を有する）多数のオリゴヌクレオチドが付着するので、各第２種類のナノ粒子−オリゴヌクレオチド共役体は、（結合オリゴヌクレオチドを介して）複数の第３種類のナノ粒子−オリゴヌクレオチド共役体にハイブリダイズし得る。また、第２種類のナノ粒子−オリゴヌクレオチド共役体は、検出すべき核酸の２つ以上の部分にハイブリダイズし得る。多重ハイブリダイゼーションによりもたらされる増幅は、変化を初めて検出可能なものとしたり、または検出可能な変化の大きさを増大させたりし得る。この増幅により、アッセイの感度が高められ、少量の核酸の検出が可能になる。
【０１５８】
所望の場合には、結合オリゴヌクレオチドと第２および第３種類のナノ粒子−オリゴヌクレオチド共役体とを連続付加して、追加のナノ粒子層を堆積することができる。このようにして、標的核酸１分子当たりの固定化ナノ粒子の数をさらに増強させると同時に、対応するシグナル強度を増強させることができる。
【０１５９】
また、結合オリゴヌクレオチドの使用を排除することも可能であり、第２および第３種類のナノ粒子−オリゴヌクレオチド共役体は、直接互いにハイブリダイズするように設計し得る。
【０１６０】
ナノ粒子およびオリゴヌクレオチドの調製法ならびにオリゴヌクレオチドをナノ粒子に付着させる方法は上記に説明されている。ハイブリダイゼーション条件は当該技術分野では周知であり、用いられる特定の系に合わせて容易に最適化し得る（上記参照）。
【０１６１】
この核酸（検体ＤＮＡ）検出法の１つの実施例が図１３Ｂに示されている。その図に示されているように、ハイブリダイゼーションの組合せにより、ナノ粒子凝集体が検体ＤＮＡを介して基板に結合している暗色領域が生じる。これらの暗色領域は、上述したように肉眼で容易に観察し得る。図１３Ｂから分るように、本発明の方法のこの実施態様は、検出可能な変化を増幅させる別の手段を提供する。
【０１６２】
別の増幅計画はリポソームの使用である。この計画では、オリゴヌクレオチドを基板に付着させる。適当な基板は上述のものであり、オリゴヌクレオチドは上述のように基板に付着させることができる。例えば、基板がガラスの場合、これは、ホスホリルまたはカルボン酸基を介してオリゴヌクレオチドを基板表面上のアミノアルキル基に縮合させることにより達成し得る（関連化学に関しては、Ｇｒａｂａｒら，Ａｎａｌ．Ｃｈｅｍ．，第６７巻，７３５−７４３ページ（１９９５年）参照）。
【０１６３】
基板に付着したオリゴヌクレオチドは、検出すべき核酸の第１部分の配列に対して相補的な配列を有している。核酸と基板とを、基板上のオリゴヌクレオチドと核酸とをハイブリダイズさせるのに有効な条件下に接触させる。このようにして、核酸は基板と結合した状態になる。結合しなかった核酸は、この系の追加成分を加える前に基板から洗い流すのが好ましい。
【０１６４】
次いで、基板に結合した核酸をオリゴヌクレオチドが付着しているリポソームと接触させる。オリゴヌクレオチドは、核酸の第２部分の配列に対して相補的な配列を有しており、接触ステップは、リポソーム上のオリゴヌクレオチドと核酸とをハイブリダイズさせるのに有効な条件下に行う。このようにして、リポソームは基板と結合した状態になる。リポソームを基板に結合させた後、基板を洗浄して、結合しなかったリポソームと核酸を除去する。
【０１６５】
リポソーム上のオリゴヌクレオチドはすべて同じ配列を有してもよいし、検出すべき核酸の異なる部分とハイブリダイズする異なる配列を有してもよい。異なる配列を有するオリゴヌクレオチドを用いる場合、各リポソームに、すべての異なるオリゴヌクレオチドが付着するか、異なるオリゴヌクレオチドが異なるナノ粒子に付着し得る。
【０１６６】
オリゴヌクレオチド−リポソーム共役体を調製するために、オリゴヌクレオチドを、コレステリルなどの疎水基に結合させ（Ｌｅｔｓｉｎｇｅｒら，Ｊ．Ａｍ．Ｃｈｅｍ．Ｓｏｃ．，第１１５巻，７５３５−７５３６ページ（１９９３年）参照）、疎水基−オリゴヌクレオチド共役体をリポソーム溶液と混合して、疎水基−オリゴヌクレオチド共役体が膜に固定化された状態のリポソームを形成する（Ｚｈａｎｇら，Ｔｅｔｒａｈｅｄｒｏｎ  Ｌｅｔｔ．，第３７巻，６２４３−６２４６ページ（１９９６年）参照）。リポソーム表面上での疎水基−オリゴヌクレオチド共役体の充填は、混合物中の疎水基−オリゴヌクレオチド共役体とリポソームの比率を調節することにより制御し得る。コレステリル側基の疎水性相互作用によって付着しているオリゴヌクレオチドを担持するリポソームは、ニトロセルロース膜上に固体化されたポリヌクレオチドを標的とするのに有効であることが認められた（同上）。リポソーム膜内に固定化されたフルオレセイン基をレポーター基として用いた。フルオレセイン基は効果的な働きをしたが、（例えば、リポソーム表面上の）高局所濃度領域のフルオレセイン由来のシグナルが自己消光により弱められるという事実により感度が制限される。
【０１６７】
リポソームは当該技術分野で周知の方法により調製される。Ｚｈａｎｇら，Ｔｅｔｒａｈｅｄｒｏｎ  Ｌｅｔｔ．，第３７巻，６２４３ページ（１９９６年）参照。一般にリポソームの大きさは、サイズ（直径）が、後続ステップで用いられるナノ粒子の約５〜５０倍である。例えば、直径約１３ｎｍのナノ粒子には、直径約１００ｎｍのリポソームを用いるのが好ましい。
【０１６８】
基板に結合したリポソームと、少なくとも１つの第１種類のオリゴヌクレオチドが付着している第１種類のナノ粒子とを接触させる。第１種類のオリゴヌクレオチドのナノ粒子に付着していない末端には疎水基が付着しており、接触ステップは、疎水性相互作用の結果として、ナノ粒子上のオリゴヌクレオチドをリポソームに付着させるのに有効な条件下に行う。この時点で、検出可能な変化を観察し得る。
【０１６９】
この方法はさらに、リポソームに結合した第１種類のナノ粒子−オリゴヌクレオチド共役体とオリゴヌクレオチドが付着している第２種類のナノ粒子とを接触させるステップを含む。第１種類のナノ粒子には、第２種類のナノ粒子上のオリゴヌクレオチドの少なくとも一部の配列に対して相補的な配列を有するオリゴヌクレオチドが付着しており、第２種類のナノ粒子上のオリゴヌクレオチドは、第１種類のナノ粒子上の第２種類のオリゴヌクレオチドの少なくとも一部の配列に対して相補的な配列を有している。接触ステップは、第１および第２種類のナノ粒子上のオリゴヌクレオチドをハイブリダイズさせるのに有効な条件下に行う。このハイブリダイゼーションは、一般に、穏和な温度（例えば、５〜６０℃）下に実施され、したがって、室温下にハイブリダイゼーションを導き得る条件（例えば、０．３〜１．０Ｍ  ＮａＣｌ）が用いられる。ハイブリダイゼーション後、結合しなかったナノ粒子−オリゴヌクレオチド共役体を基板から洗い流す。
【０１７０】
ハイブリダイゼーションの組合せにより、検出可能な変化が生じる。検出可能な変化は上述のものと同じであるが、但し、多重ハイブリダイゼーションにより、検出可能な変化が増幅される。特に、各リポソームには、（同一または異なる配列を有する）複数のオリゴヌクレオチドが付着しているので、各リポソームは、複数の第１種類のナノ粒子−オリゴヌクレオチド共役体にハイブリダイズし得る。同様に、各第１種類のナノ粒子−オリゴヌクレオチド共役体には、多重オリゴヌクレオチドが付着しているので、各第１種類のナノ粒子−オリゴヌクレオチド共役体は、複数の第２種類のナノ粒子−オリゴヌクレオチド共役体とハイブリダイズし得る。また、リポソームは、検出すべき核酸の２つ以上の部分にハイブリダイズし得る。多重ハイブリダイゼーションによりもたらされる増幅は、変化を初めて検出し得るものとしたり、または検出可能な変化の大きさを増大させたりし得る。この増幅により、アッセイの感度が高められ、少量の核酸の検出が可能になる。
【０１７１】
所望の場合には、第１および第２種類のナノ粒子−オリゴヌクレオチド共役体を連続付加して、追加のナノ粒子層を堆積することができる。この方法で、標的核酸１分子当たりの固定化ナノ粒子の数をさらに増加させると同時に、対応するシグナル強度を増強させることができる。
【０１７２】
また、互いに直接ハイブリダイズするように設計された第２および第３種類のナノ粒子−オリゴヌクレオチド共役体の代わりに、結合オリゴヌクレオチドとのハイブリダイゼーションの結果としてナノ粒子を結合させる働きをするオリゴヌクレオチドを担持するナノ粒子を用いてもよい。
【０１７３】
ナノ粒子およびオリゴヌクレオチドの調製法ならびにオリゴヌクレオチドをナノ粒子に付着させる方法は上記に説明されている。ナノ粒子と結合させるために一方の末端を官能化した、他方の末端に疎水基を有するかまたは有さないオリゴヌクレオチド混合物を、第１種類のナノ粒子上に用いてもよい。平均的なナノ粒子に結合したこれらのオリゴヌクレオチドの相対比は、混合物中の２種のオリゴヌクレオチドの濃度比によって制御される。ハイブリダイゼーション条件は当該技術分野では周知であり、用いられる特定の系に合わせて容易に最適化し得る（上記参照）。
【０１７４】
この核酸検出法の１つの例が図１８に示されている。第１種類のナノ粒子−オリゴヌクレオチド共役体とリポソームとのハイブリダイゼーションにより、検出可能な変化が生じ得る。金ナノ粒子の場合、ピンク／赤色が観察され得るし、ナノ粒子が互いに十分に近接していれば、紫／青色が観察され得る。第２種類のナノ粒子−オリゴヌクレオチド共役体と第１種類のナノ粒子−オリゴヌクレオチド共役体がハイブリダイズすると、検出可能な変化が生じる。金ナノ粒子の場合、紫／青色が観察されるであろう。これらの変色はいずれも肉眼で観察し得る。
【０１７５】
基板を利用するさらに他の実施態様では、「凝集体プローブ」を用い得る。凝集体プローブは、相補的オリゴヌクレオチド（ａおよびａ′）が付着している２種類のナノ粒子をハイブリダイズさせて（図２８Ａに示されている）コアを形成することにより調製し得る。各種類のナノ粒子には、複数のオリゴヌクレオチドが付着しているので、各種類のナノ粒子は、複数の他の種類のナノ粒子にハイブリダイズし得る。ゆえに、コアは両種類の多数のナノ粒子を含む凝集体である。次いで、コアに、少なくとも２種類のオリゴヌクレオチドが付着している第３種類のナノ粒子でキャップ形成する。第１種類のオリゴヌクレオチドは、検出すべき核酸の一部の配列ｂ′に対して相補的な配列ｂを有している。第２種類のオリゴヌクレオチドは、第３種類のナノ粒子がコアの外側のナノ粒子にハイブリダイズするように配列ａまたはａ′を有している。凝集体プローブは、２つの種類のナノ粒子を利用して調製することもできる（図２８Ｂ参照）。各種類のナノ粒子には、少なくとも
２種類のオリゴヌクレオチドが付着している。２つの種類のナノ粒子それぞれの上に存在する第１種類のオリゴヌクレオチドは、検出すべき核酸の一部の配列ｂ′に対して相補的な配列ｂを有している。第１種類のナノ粒子上の第２種類のオリゴヌクレオチドは、２つの種類のナノ粒子が互いにハイブリダイズして凝集体プローブを形成するように第２種類のナノ粒子上の第２種類のオリゴヌクレオチドの配列ａ′に対して相補的な配列ａを有している（図２８Ｂ参照）。各種類のナノ粒子には、複数のオリゴヌクレオチドが付着しているので、各種類のナノ粒子は、複数の他の種類のナノ粒子とハイブリダイズして、両種類の多数のナノ粒子を含む凝集体を形成するであろう。
【０１７６】
凝集体プローブは、基板上で実施される上記の任意のアッセイ形式における核酸の検出にも利用可能であり、それによって、検出可能な変化を得たり増強したりするために個別のナノ粒子層を堆積する必要がなくなる。検出可能な変化をさらにもっと増強するために、２つの種類の凝集体プローブを用いて凝集体プローブ層を堆積することができ、第１種類の凝集体プローブには、他方の種類の凝集体プローブ上のオリゴヌクレオチドと相補的なオリゴヌクレオチドが付着している。特に、凝集体プローブを図２８Ｂに示されているように調製すると、凝集体プローブは、互いにハイブリダイズして多重層を形成し得る。凝集体プローブを利用するいくつかの可能なアッセイ形式が図２８Ｃ−Ｄに示されている。例えば、配列ｃを含む１種類のオリゴヌクレオチドを基板に付着させる（図２８Ｃ参照）。配列ｃは、検出すべき核酸の一部の配列ｃ′と相補的である。標的核酸を加え、基板に付着しているオリゴヌクレオチドとハイブリダイズさせた後、凝集体プローブを加え、配列ｂ′を有する標的核酸部分にハイブリダイズさせると、検出可能な変化が生じる。あるいは、先ず、溶液中で標的核酸を凝集体プローブとハイブリダイズさせ、その後、基板上のオリゴヌクレオチドとハイブリダイズさせてもよいし、標的核酸を凝集体プローブと基板上のオリゴヌクレオチドとに同時にハイブリダイズさせてもよい。別の実施態様では、溶液中で、標的核酸を凝集体プローブおよび別の種類のナノ粒子と反応させる（図２８Ｄ参照）。この追加種類のナノ粒子に付着しているオリゴヌクレオチドのなかには、それらが標的核酸の配列ｃ′にハイブリダイズするように配列ｃを有しているものがあるし、この追加種類のナノ粒子に付着しているオリゴヌクレオチドのなかには、それらが基板に付着している配列ｄ′を有するオリゴヌクレオチドにのちにハイブリダイズし得るように配列ｄを含んでいるものもある。
【０１７７】
コア自体も核酸検出用のプローブとして用い得る。１つの可能なアッセイ形式が図２８Ｅに示されている。この図に示されているように、配列ｂを含む１種類のオリゴヌクレオチドを基板に付着させる。配列ｂは、検出すべき核酸の一部の配列ｂ′と相補的である。標的核酸を基板と接触させ、基板に付着しているオリゴヌクレオチドとハイブリダイズさせる。次いで、別の種類のナノ粒子を加える。この追加種類のナノ粒子に付着しているオリゴヌクレオチドのなかには、ナノ粒子が基板に結合している標的核酸とハイブリダイズするように標的核酸の配列ｃ′に対して相補的な配列ｃを有するものがある。また、追加種類のナノ粒子に付着しているオリゴヌクレオチドのなかには、コアプローブ上の配列ａおよびａ′に対して相補的な配列ａまたはａ′を含むものがある。コアプローブを加え、ナノ粒子上のオリゴヌクレオチドとハイブリダイズさせる。各コアプローブは、コアを含むナノ粒子に付着している配列ａおよびａ′を有しているので、コアプローブは、互いにハイブリダイズして、基板に付着した多重層を形成して、検出可能な変化を大きく増強させることができる。代替実施態様では、標的核酸を基板と接触させる前に溶液中で追加種類のナノ粒子と接触させるか、標的核酸、ナノ粒子、および基板をすべて同時に接触させ得る。さらに別の実施態様では、追加種類のナノ粒子を、配列ｃと配列ａまたはａ′を共に含む連結オリゴヌクレオチドに置き換え得る。
【０１７８】
基板を用いると、複数の初期種類のナノ粒子−オリゴヌクレオチド共役体またはオリゴヌクレオチドを、１つの標的核酸中の複数の部分を検出するため、多数の異なる核酸を検
出するため、またはその両方の目的のために、基板にアレイ状に付着させることができる。例えば、１つの基板に、各スポットが標的核酸の一部に結合するように設計された、異なる種類のオリゴヌクレオチドまたはオリゴヌクレオチド−ナノ粒子共役体を含む幾列ものスポットを設け得る。１種以上の核酸を含有する試料を各スポットに加え、適切なオリゴヌクレオチド−ナノ粒子共役体、オリゴヌクレオチド−リポソーム共役体、凝集体プローブ、コアプローブおよび結合オリゴヌクレオチドを用いて、上述の方法の１つでアッセイの残りの部分を実施する。
【０１７９】
最後に、基板を用いると、検出可能な変化を生成させたり、銀染色法によって検出可能な変化を強化したりことができる。銀染色法は、銀の還元を触媒する任意の種類のナノ粒子と共に用い得る。好ましいのは、貴金属（例えば、金および銀）製ナノ粒子である。Ｂａｓｓｅｌｌら，Ｊ．Ｃｅｌｌ  Ｂｉｏｌ．，第１２６巻，８６３−８７６ページ（１９９４年）；Ｂｒａｕｎ−Ｈｏｗｌａｎｄら，Ｂｉｏｔｅｃｈｎｉｑｕｅｓ，第１３巻，９２８−９３１ページ（１９９２年）参照。核酸の検出に用いられているナノ粒子が銀の還元を触媒しない場合、還元を触媒させるために、銀イオンと核酸との複合体を形成させ得る。Ｂｒａｕｎら，Ｎａｔｕｒｅ，第３９１巻，７７５ページ（１９９８年）参照。また、核酸上のリン酸基と反応し得る銀染料は公知である。
【０１８０】
銀染色法を用いて、上述のものを含めた基板上で実施される任意のアッセイにおける検出可能な変化を生成または増強することができる。特に、銀染色法は、図２５Ａに示されているものなどの単１種類のナノ粒子を用いるアッセイの感度を著しく増強させることが判明しており、そのために、ナノ粒子層、凝集体ブローブおよびコアプローブを使わなくてすむことが多い。
【０１８１】
基板上で実施される核酸検出アッセイにおいて、検出可能な変化は、光学式スキャナを用いて観察し得る。適当なスキャナには、反射モードで操作し得るコンピュータに文書をスキャンするのに用いられるもの（例えば、平台型スキャナ）、この機能を果たし得るか、または同種類の光学を利用する他のデバイス、任意の種類のグレースケール感受性測定デバイス、および本発明にしたがって基板をスキャンするように改変された標準型スキャナ（例えば、基板用容器を含むように改変された平台型スキャナ）（現在までのところ、透過モードで操作するスキャナを用いるのは不可能であることが判明している）が含まれる。スキャナの解像度は、基板上の反応領域をスキャナの１ピクセルより大きくするのに十分大きくなければならない。スキャナは、任意の基板と共に用い得るが、但し、アッセイによって生じた検出可能な変化は、基板を背景にして観察しなければならない（例えば、銀染色法によって生成したようなグレースポットは、白を背景にすると観察し得るが、灰色を背景にすると観察できない）。スキャナは、白黒スキャナでもよいが、カラースキャナが好ましい。スキャナは、文書をコンピュータにスキャンするのに使用されるタイプの標準型カラースキャナが最も好ましい。そのようなスキャナは安価であり、容易に購入し得る。例えば、Ｅｐｓｏｎ  Ｅｘｐｒｅｓｓｉｏｎ  ６３６（６００×６００ｄｐｉ）、ＵＭＡＸ  Ａｓｔｒａ  １２００（３００×３００ｄｐｉ）、またはＭｉｃｒｏｔｅｃ
１６００（１６００×１６００ｄｐｉ）を用い得る。スキャナは、基板をスキャンして得た画像をプロセスするためのソフトウエアをロードしたコンピュータにつなぐ。ソフトウエアは、容易に購入し得る、Ａｄｏｂｅ  Ｐｈｏｔｏｓｈｏｐ  ５．１およびＣｏｒｅｌ  Ｐｈｏｔｏｐａｉｎｔ  ８．０などの標準ソフトウエアであってよい。グレースケール測定値計算ソフトウエアを用いることにより、アッセイ結果の定量手段が得られる。このソフトウエアで、カラースポットの色数を得ることもできるし、核酸の存在、核酸の量、またはその両方を定量するために観察することができるスキャン画像（例えば、プリントアウト）を生成することができる。また、実施例５に記載したようなアッセイを初めとするアッセイの感度は、陰性結果を表す色（実施例５では赤色）を陽性結果を表す色（実施例５では青色）から減色して改良することができる。コンピュータは、容易に購入し得
る標準パーソナルコンピュータであってよい。このように、標準ソフトウエアがロードされている標準コンピュータにつないだ標準スキャナを用いることにより、アッセイを基板上で実施する際に核酸を検出かつ定量する便利かつ容易で安価な手段が得られる。スキャン画像および計算結果は、その後の参照および使用のために結果の記録を維持するべくコンピュータに記憶させることができる。もちろん、所望の場合には、より精密な機器やソフトウエアを使用することが可能である。
【０１８２】
任意の核酸用アッセイに用い得るナノ粒子−オリゴヌクレオチド共役体が、図１７Ｄ−Ｅに示されている。この「万能プローブ」（ｕｎｉｖｅｒｓａｌ  ｐｒｏｂｅ）には、単一配列を有するオリゴヌクレオチドが付着している。これらのオリゴヌクレオチドは、少なくとも２つの部分を含む配列を有する結合オリゴヌクレオチドとハイブリダイズし得る。第１部分は、ナノ粒子上の少なくとも一部の配列と相補的である。第２部分は、検出すべき核酸の一部の配列と相補的である。同一の第１部分と異なる第２部分を有する複数の結合オリゴヌクレオチドを用いることができ、その場合、「万能プローブ」は、結合オリゴヌクレオチドとハイブリダイズした後、検出すべき核酸の多重部分または異なる核酸標的に結合し得る。
【０１８３】
本発明の他の多くの実施態様において、検出可能な変化は、オリゴヌクレオチド、ナノ粒子、またはその両方を、ナノ粒子上のオリゴヌクレオチドと標的核酸とがハイブリダイズすると検出可能な変化を生成する分子（例えば、蛍光分子および染料）で標識することにより生じる。例えば、金属および半導体ナノ粒子に付着しているオリゴヌクレオチドの、ナノ粒子に付着していない末端には、蛍光分子が付着され得る。金属および半導体ナノ粒子は、公知の蛍光消光物質であり、その消光効果の大きさは、ナノ粒子と蛍光分子との間隔に依存する。ナノ粒子に付着しているオリゴヌクレオチドは、ハイブリダイズしていない状態では、ナノ粒子と相互作用し、その結果、有意な消光が観察される。蛍光分子は、標的核酸とハイブリダイズすると、ナノ粒子から間隔が離れた状態になり、それによって、蛍光の消光が減少する。図２０Ａ参照。オリゴヌクレオチドが長くなるにつれ、少なくとも変化の増大がもはや観察し得ない程遠くに蛍光基がナノ粒子表面から離れて移動するまで、蛍光の変化は大きくなる筈である。オリゴヌクレオチドの有用な長さは経験的に決定し得る。蛍光標識オリゴヌクレオチドが付着している金属および半導体ナノ粒子は、溶液中または基板上で実施されるものを含めた上述のいずれのアッセイ形式にも用い得る。
【０１８４】
オリゴヌクレオチドを蛍光分子で標識する方法および蛍光を測定する方法は当該技術分野では周知である。適当な蛍光分子も当該技術分野では周知であり、それにはフルオレセイン、ローダミンおよびテキサスレッドが含まれる。オリゴヌクレオチドは上述のようにナノ粒子に付着するであろう。
【０１８５】
さらに別の実施態様においては、２つの異なる粒子に付着している２つの種類の蛍光標識オリゴヌクレオチドを用い得る。適当な粒子としては、（ポリスチレン粒子、ポリビニル粒子、アクリレートおよびメタクリレート粒子などの）ポリマー粒子、ガラス粒子、ラテックス粒子、セファロースビーズおよび当該技術分野では周知の他の同様な粒子が挙げられる。そのような粒子にオリゴヌクレオチドを付着させる方法は当該技術分野では周知である。Ｃｈｒｉｓｅｙら，Ｎｕｃｌｅｉｃ  Ａｃｉｄｓ  Ｒｅｓｅａｒｃｈ，第２４巻，３０３１−３０３９ページ（１９９６年）（ガラス）およびＣｈａｒｒｅｙｒｅら，Ｌａｎｇｍｕｉｒ，第１３巻，３１０３−３１１０ページ（１９９７年），Ｆａｈｙら，Ｎｕｃｌｅｉｃ  Ａｃｉｄｓ  Ｒｅｓｅａｒｃｈ，第２１巻，１８１９−１８２６ページ（１９９３年），Ｅｌａｉｓｓａｒｉら，Ｊ．Ｃｏｌｌｏｉｄ  Ｉｎｔｅｒｆａｃｅ  Ｓｃｉ．，第２０２巻，２５１−２６０ページ（１９９８年），Ｋｏｌａｒｏｖａら，Ｂｉｏｔｅｃｈｎｉｑｕｅｓ，第２０巻，１９６−１９８ページ（１９９６年）およびＷｏｌｆ
ら，Ｎｕｃｌｅｉｃ  Ａｃｉｄｓ  Ｒｅｓｅａｒｃｈ，第１５巻，２９１１−２９２６ページ（１９８７年）（ポリマー／ラテックス）参照。特に、多様な官能基がこれらの粒子上に対して利用可能であり、そのような粒子に組み込むことができる。官能基には、カルボン酸、アルデヒド、アミノ基、シアノ基、エチレン基、ヒドロキシル基、メルカプト基などがある。金属および半導体ナノ粒子を含めたナノ粒子を用いてもよい。
【０１８６】
２種の発蛍光団は、供与体および受容体としてｄおよびａと称される。そのような組合せに有用な種々の蛍光分子は当該技術分野では周知であり、例えば、モレキュラー・プローブス社（Ｍｏｌｅｃｕｌａｒ  Ｐｒｏｂｅｓ）から入手できる。魅力的な組合せは、供与体としてのフルオレセインと、受容体としてのテキサスレッドである。ｄおよびａが付着している２つの種類のナノ粒子−オリゴヌクレオチド共役体を標的核酸と混合し、蛍光光度計で蛍光を測定する。ｄを励起する波長の光で混合物を励起させ、混合物をａ由来の蛍光についてモニターする。ハイブリダイズすると、ｄとａは近接するであろう（図２０Ｂ参照）。非金属、非半導体粒子の場合、ハイブリダイゼーションは、蛍光がｄのものからａのものにシフトすること、またはａの蛍光に加えてｄの蛍光が出現することによって示されるであろう。ハイブリダイゼーションがない場合、発蛍光団は離れ過ぎていて有意なエネルギー伝達が起こらず、ｄの蛍光のみが観察されるであろう。金属および半導体ナノ粒子の場合、ハイブリダイゼーションの欠如は、ｄまたはａに帰因する消光による蛍光の欠如によって示されるであろう（上記参照）。ハイブリダイゼーションはａに帰因する蛍光の増大により示される。
【０１８７】
受容体および供与体蛍光分子で標識されたオリゴヌクレオチドが付着している上述の粒子およびナノ粒子は、溶液中および基板上で実施されるものを含めた上述のアッセイ形式に使用し得る。溶液形式の場合、オリゴヌクレオチド配列は、図１５Ａ−Ｇに示されているように標的核酸に結合するように好ましくは選択する。図１３Ａ−Ｂおよび図１８に示されている形式では、結合オリゴヌクレオチドを使って、２つのナノ粒子上の受容体および供与体蛍光分子を近接させ得る。また、図１３Ａに示されている形式では、基板に付着しているオリゴヌクレオチドはｄで標識し得る。さらに、蛍光分子以外の他の標識、例えば、ハイブリダイズすると検出可能なシグナルを生成するかまたは検出可能なシグナルに変化をもたらす化学発光分子を用いてもよい。
【０１８８】
本発明の検出法の別の実施態様は、（図２１に示されている）蛍光および変色の検出を利用する極めて感度の高い系である。この系は、蛍光分子で標識したオリゴヌクレオチドを付着させたラテックスミクロスフェアと、オリゴヌクレオチドを付着させた金ナノ粒子とを用いる。オリゴヌクレオチド−ナノ粒子共役体は、上述のように調製し得る。オリゴヌクレオチドをラテックスミクロスフェアに付着させる方法（例えば、Ｃｈａｒｒｅｙｒｅら，Ｌａｎｇｍｕｉｒ，第１３巻，３１０３−３１１０ページ（１９９７年）；Ｅｌａｉｓｓａｒｉら，Ｊ．Ｃｌｌｏｉｏｄ  Ｉｎｔｅｒｆａｃｅ  Ｓｃｉ．，第２０２巻，２５１−２６０ページ（１９９８年）参照）は、オリゴヌクレオチドを蛍光分子で標識する方法（上記参照）と同様に周知である。ラテックスミクロスフェア上のオリゴヌクレオチドと金ナノ粒子上のオリゴヌクレオチドは、標的核酸の配列の異なる部分とハイブリダイズし得るが互いにはハイブリダイズし得ない配列を有している。ラテックスミクロスフェアおよび金ナノ粒子上のオリゴヌクレオチドの配列に対して相補的な配列を含む標的核酸と２つのプローブを接触させると、網目構造が形成される（図２１参照）。金ナノ粒子の消光特性のために、ラテックスミクロスフェアに付着しているオリゴヌクレオチドの蛍光は、この網目構造の一部の間で消光される。実際、金ナノ粒子は極めて大きい吸収係数を有しているために、１つの金ナノ粒子が多くの発蛍光団分子を消光し得る。したがって、核酸および２種の粒子を含有する溶液の蛍光をモニターして結果を検出することが可能であり、蛍光の減少または排除は陽性結果を示す。しかし、アッセイ結果は、溶液の小滴を微孔質材料上に並べて検出するのが好ましい（図２１参照）。微孔質材料は、金ナノ粒子
のピンク／赤色を検出できる透明またはカラー（例えば、白）でなければならない。また、微孔質材料は、微孔質材料を洗浄したときに、金ナノ粒子が細孔を通過し得る程大きく、かつ微孔質材料表面上のラテックスミクロスフェアを保持するのに十分な程小さい細孔サイズをも有していなければならない。したがって、そのような微孔質材料を用いる場合、ラテックスミクロスフェアのサイズ（直径）は、金ナノ粒子のサイズ（直径）より大きくなければならない。また、微孔質材料は生物媒体に対して不活性でなければならない。多くの適当な微孔質材料は当該技術分野では公知であり、そのような材料としては、種々のフィルターや膜、例えば、改質ポリフッ化ビニリデン（ミリポア社（Ｍｉｌｌｉｐｏｒｅ  Ｃｏｒｐ．）から市販されているＤｕｒａｐｏｒｅＴＭメンブレンフィルターなどのＰＶＤＦ）や、（ミクロン・セパレーションズ社（Ｍｉｃｒｏｎ  Ｓｅｐａｒａｔｉｏｎｓ  Ｉｎｃ．）から市販されているＡｃｅｔａｔｅＰｌｕｓＴＭメンブレンフィルターなどの）純粋酢酸セルロースが挙げられる。そのような微孔質材料は、標的核酸と２種のプローブからなる網目構造を保持し、陽性結果（標的核酸の存在）は、（金ナノ粒子の存在に帰する）赤／ピンク色と、（金ナノ粒子による蛍光の消光に帰する）蛍光の欠如によって証明される（図２１参照）。陰性結果（標的核酸の不在）は、微孔質材料を洗浄したときに金ナノ粒子が微孔質材料の細孔を通過し（したがって、蛍光の消光が起こらない）、かつ白色ラテックスミクロスフェアがその上に捕捉されるために、白色および蛍光によって証明される（図２１参照）。さらに、陽性結果の場合、蛍光および変色は温度の関数として観察し得る。例えば、温度を上昇させて行くと、デハイブリダイゼーション温度に達すると同時に蛍光が観察されるであろう。したがって、温度の関数として色または蛍光を見れば、オリゴヌクレオチドプローブと標的核酸との相補性の程度についての情報を得ることができる。上述のように、この検出法は高感度を示す。長さ２４塩基の３ｆｍｏｌ（フェムトモル）の一本鎖標的核酸と、長さ２４塩基の２０ｆｍｏｌの二本鎖標的核酸という少量が、肉眼で検出された。この方法は、その使用法も極めて簡単である。蛍光は、ただＵＶランプで溶液または微孔質材料を照明するだけで生成させることができ、蛍光シグナルおよび比色シグナルは肉眼でモニターし得る。代わりに、より定量的な結果を得るために、蛍光光度計を前面モード（ｆｒｏｎｔ−ｆａｃｅ  ｍｏｄｅ）を用いて、短経路長で溶液の蛍光を測定してもよい。
【０１８９】
上記実施態様は、特に、ラテックスミクロスフェアおよび金ナノ粒子に関連して説明した。これらの粒子の代わりに、上述の他の特性を有すると共にオリゴヌクレオチドを付着させ得る任意の他のミクロスフェアまたはナノ粒子を用いてもよい。多くの適当な粒子およびナノ粒子が、それらにオリゴヌクレオチドを付着させる方法と共に上述されている。さらに、他の測定可能な特性を有するミクロスフェアおよびナノ粒子も用い得る。例えば、ポリマーを蛍光、色または電気化学的活性などの任意の所望特性を有するように改質し得るポリマー改質粒子およびナノ粒子を用いてもよい。Ｗａｔｓｏｎら，Ｊ．Ａｍ．Ｃｈｅｍ．Ｓｏｃ．，第１２１巻，４６２−４６３ページ（１９９９年）（ポリマー改質金ナノ粒子）。また、磁性粒子、ポリマーコート磁性粒子、および半導体粒子も使用し得る。Ｃｈａｎら，Ｓｃｉｅｎｃｅ，第２８１巻，２０１６ページ（１９９８年）；Ｂｒｕｃｈｅｚら，Ｓｃｉｅｎｃｅ，第２８１巻，２０１３ページ（１９９８年）；Ｋｏｌａｒｏｖａら，Ｂｉｏｔｅｃｈｎｉｑｕｅｓ，第２０巻，１９６−１９８ページ（１９９６年）参照。
【０１９０】
さらに別の実施態様において、蛍光分子で標識したオリゴヌクレオチドが付着している金属または半導体ナノ粒子を含む２つのプローブを用いる（図２２に示されている）。オリゴヌクレオチド−ナノ粒子共役体は、上述のように調製しかつ蛍光分子で標識し得る。２つの種類のオリゴヌクレオチド−ナノ粒子共役体上のオリゴヌクレオチドは、標的核酸の配列の異なる部分とハイブリダイズし得るが互いにはハイブリダイズし得ない配列を有している。ナノ粒子上のオリゴヌクレオチドの配列に対して相補的な配列を含む標的核酸を２つのプローブと接触させると、網目構造が形成される（図２２参照）。金属または半
導体ナノ粒子の消光特性のために、ナノ粒子に付着しているオリゴヌクレオチドの蛍光は、この網目構造の一部の間で消光される。したがって、核酸および２つのプローブを含有する溶液の蛍光をモニターして結果を検出することが可能であり、蛍光の減少または排除は陽性結果を示す。しかし、アッセイ結果は、溶液の小滴を微孔質材料上に並べて検出するのが好ましい（図２２参照）。微孔質材料は、洗浄したときに、ナノ粒子がその細孔を通過し得る程大きくかつその表面上に網目構造を保持するのに十分な程小さい細孔サイズを有していなければならない（図２２参照）。多くの適当な微孔質材料が当該技術分野では公知であり、そのような材料には上述のものが含まれる。そのような微孔質材料は、標的核酸と２つのプローブとからなる網目構造を保持し、陽性結果（標的核酸の存在）は、（金属または半導体ナノ粒子による蛍光の消光に起因する）蛍光の欠如によって証明される（図２２参照）。陰性結果（標的核酸の不在）は、微孔質材料を洗浄したときにナノ粒子が微孔質材料の細孔を通過する（したがって、蛍光の消光が起こらない）ために、蛍光によって証明される（図２２参照）。結合しなかったプローブが検出領域から洗い流されるので、バックグラウンド蛍光は低い。さらに、陽性結果の場合、蛍光の変化は温度の関数として観察され得る。例えば、温度を上昇させて行くと、デハイブリダイゼーション温度に達すると同時に蛍光が観察されるであろう。したがって、温度の関数として蛍光を見れば、オリゴヌクレオチドプローブと標的核酸との相補性度についての情報を得ることができる。蛍光は、ＵＶランプで溶液または微孔質材料を照明するだけで生成させることができ、蛍光シグナルは肉眼でモニターし得る。代わりに、より定量的な結果を得るために、蛍光光度計を前面モードで用いて、短経路長で溶液の蛍光を測定してもよい。
【０１９１】
さらに別の実施態様では、「サテライトプローブ」を用いる（図２４参照）。サテライトプローブは、核酸用アッセイにおける検出に用い得る１種または数種の物性（例えば、濃色、蛍光消光能、磁性）を有する中心粒子を含んでいる。適当な粒子としては、ナノ粒子や上述の他の粒子などがある。粒子には、オリゴヌクレオチド（すべて同じ配列を有する）が付着している（図２４参照）。粒子にオリゴヌクレオチドを付着させる方法は上記に説明されている。オリゴヌクレオチドは、少なくとも第１部分と第２部分を含んでおり、これらの部分はどちらも標的核酸の配列の部分と相補的である（図２４参照）。サテライトプローブはさらに、プローブオリゴヌクレオチドを含んでいる。各プローブオリゴヌクレオチドは、少なくとも第１部分と第２部分を有している（図２４参照）。プローブオリゴヌクレオチドの第１部分の配列は、中心粒子上に固定化されているオリゴヌクレオチドの第１部分の配列と相補的である（図２４参照）。その結果、中心粒子とプローブオリゴヌクレオチドとを接触させると、中心粒子上のオリゴヌクレオチドは、プローブオリゴヌクレオチドとハイブリダイズしてサテライトプローブを形成する（図２４参照）。プローブオリゴヌクレオチドの第１および第２部分は共に、標的核酸の配列の部分と相補的である（図２４参照）。各プローブオリゴヌクレオチドは、以下に詳細に説明するように、レポーター分子で標識されている（図２４参照）。プローブオリゴヌクレオチドと標的との間のハイブリダイゼーションオーバーラップの量（ハイブリダイズしている部分の長さ）は、プローブオリゴヌクレオチドと粒子に付着しているオリゴヌクレオチドとの間のハイブリダイゼーションオーバーラップと同じかそれより大きい（図２４参照）。したがって、デハイブリダイゼーションおよびリハイブリダイゼーションをもたらす温度循環により、プローブオリゴヌクレオチドの中心粒子から標的への移動が促進される。次いで、標的にハイブリダイズしたプローブオリゴヌクレオチドから粒子を分離し、レポーター分子を検出する。
【０１９２】
サテライトプローブは種々の検出法に用い得る。例えば、中心粒子が磁性コアを有し、かつ周囲のプローブオリゴヌクレオチドに付着している発蛍光団の蛍光を消光し得る材料で被覆されている場合、この系は、核酸用のｉｎ  ｓｉｔｕ蛍光光度検出計画に用い得る。官能化ポリマーコート磁性粒子（Ｆｅ３Ｏ４）は、ディナール社（Ｄｙｎａｌ）（ＤｙｎａｂｅａｄｓＴＭ）およびバングス・ラボラトリーズ社（Ｂａｎｇｓ  Ｌａｂｏｒａｔ
ｏｒｉｅｓ）（ＥｓｔａｐｏｒＴＭ）を含めたいくつかの調製業者から入手可能であり、シリカコート磁性Ｆｅ３Ｏ４ナノ粒子は、十分に開発されたシリカ表面化学（Ｃｈｒｉｓｅｙら，Ｎｕｃｌｅｉｃ  Ａｃｉｄｓ  Ｒｅｓｅａｒｃｈ，第２４巻，３０３１−３０３９ページ（１９９６年））を用いて改質し（Ｌｉｕら，Ｃｈｅｍ．Ｍａｔｅｒ．，第１０巻，３９３６−３９４０ページ（１９９８年）、磁性プローブとしても用い得る。さらに、染料分子、４−（（４−（ジメチルアミノ）フェニル）−アゾ）安息香酸（ＤＡＢＣＹＬ）は、オリゴヌクレオチドに付加された多様な発蛍光団に対して有能な蛍光消光物質であることが証明されている（Ｔｙａｇｉら，Ｎａｔｕｒｅ  Ｂｉｏｔｅｃｈ．，第１６巻，４９−５３ページ（１９９８年））。市販のＤＡＢＣＹＬスクシンイミジルエステル（分子プローブ）は、第一級アルキルアミノ基と反応すると極めて安定なアミド結合を形成する。このように、任意の磁性粒子または第一級アルキルアミノ基でポリマーコートされた磁性粒子は、両オリゴヌクレオチドに加えてこれらの消光物質分子を用いて改質し得る。あるいは、ＤＡＢＣＹＬ消光物質は、アルキルアミノ改質表面の代わりに、表面結合オリゴヌクレオチドに直接付着させてもよい。プローブオリゴヌクレオチドを含むサテライトプローブを標的と接触させる。デハイブリダイゼーションおよび再ハイブリダイゼーションを起こすように温度を循環させ、それによって、プローブオリゴヌクレオチドを中心粒子から標的に移動させる。磁場を印加、粒子を溶液から除去し、標的にハイブリダイズした溶液中に残留するプローブオリゴヌクレオチドの蛍光を測定することにより検出が達成される。
【０１９３】
この方法は、染料コーティングを有する磁性粒子と共に、磁気ナノ粒子上の染料とは異なる光学特性を有するか、または磁気ナノ粒子上の染料の光学特性を摂動させる染料で標識したプローブオリゴヌクレオチドを用いて比色アッセイにも応用することができる。粒子およびプローブオリゴヌクレオチドが共に溶液中に存在する場合、この溶液は、２種の染料の組合せに由来する１つの色を呈するであろう。しかし、標的核酸の存在下に温度を循環させると、プローブオリゴヌクレオチドは、サテライトプローブから標的に移動するであろう。一旦これが起こると、磁場の印加により、標的にハイブリダイズした、単一染料で標識されたプローブオリゴヌクレオチドを残して、染料コート磁性粒子が溶液から除去される。この系は、標的レベルまたは色の濃さに応じて、比色計または肉眼で追うことができる。
【０１９４】
また、この方法は、オリゴヌクレオチド−磁性粒子共役体と共に、レドックス活性分子が付着しているプローブオリゴヌクレオチドを用いることにより、電気化学アッセイにも応用することもできる。十分に研究が進んだレドックス活性フェロセン誘導体などの任意の改質可能なレドックス活性種を用い得る。標準ホスホロアミダイト化学を用いて、フェロセン誘導体化ホスホロアミダイトを直接オリゴヌクレオチドに付着させることができる。Ｍｕｃｉｃら，Ｃｈｅｍ．Ｃｏｍｍｕｎ．，第５５５巻（１９９６年）；Ｅｃｋｓｔｅｉｎ編，Ｏｌｉｇｏｎｕｃｌｅｏｔｉｄｅｓ  ａｎｄ  Ａｎａｌｏｇｕｅｓ，第１版，Ｏｘｆｏｒｄ  Ｕｎｉｖｅｒｓｉｔｙ，Ｎｅｗ  Ｙｏｒｋ，ＮＹ（１９９１年）。フェロセニルホスホロアミダイトは、６−ブロモヘキシルフェロセンから２段階合成法で調製する。通常の調製においては、６−ブロモヘキシルフェロセンを水性ＨＭＰＡ溶液中１２０℃で６時間攪拌して、６−ヒドロキシヘキシルフェロセンを生成する。精製後、６−ヒドロキシヘキシルフェロセンをＮ，Ｎ−ジイソプロピルエチルアミンおよびβ−シアノエチル−Ｎ，Ｎ−ジイソプロピルクロロホスホラミドのＴＨＦ溶液に加えてフェロセニルホスホロアミダイトを生成する。ポリマーが電気化学活性フェロセン分子を含有するオリゴヌクレオチド改質ポリマーコート金ナノ粒子を利用してもよい。Ｗａｔｓｏｎら，Ｊ．Ａｍ．Ｃｈｅｍ．Ｓｏｃ．，第１２１巻，４６２−４６３ページ（１９９９年）。アミノ修飾オリゴヌクレオチドと反応させるために、このポリマーにアミノ反応性部位のコポリマー（例えば、無水物）を組み込んでもよい。Ｍｏｌｌｅｒら，Ｂｉｏｃｏｎｊｕｇａｔｅ  Ｃｈｅｍ．，第６巻，１７４−１７８ページ（１９９５年）。標的の存在下に温度を循環さ
せると、レドックス活性プローブオリゴヌクレオチドは、サテライトプローブから標的に移動するであろう。一旦これが起こると、磁場の印加により、標的核酸にハイブリダイズしたレドックス活性プローブオリゴヌクレオチドを残して、磁性粒子が溶液から除去されるであろう。次いで、レッドクス活性分子を調べることができるサイクリックボルタンメトリーまたは任意の電気化学的技術により標的の量を定量し得る。
【０１９５】
本発明のさらに別の実施態様において、核酸は、核酸とオリゴヌクレオチドが付着している基板とを接触させて検出する。オリゴヌクレオチドは、核酸の第１部分の配列に対して相補的な配列を有している。オリゴヌクレオチドは、基板上に配置されている１対の電極間に配置されている。基板は、導電体ではない材料（例えば、ガラス、石英、ポリマー、プラスチック）製でなければならない。電極は、任意の標準材料（例えば、金、白金、酸化スズなどの金属）製であってよい。電極は、慣用のミクロファブリケーション技術を用いて作製することができる。例えば、Ｉｎｔｒｏｄｕｃｔｉｏｎ  Ｔｏ  Ｍｉｃｒｏｌｉｔｈｏｇｒａｐｈｙ（Ｌ．Ｆ．Ｔｈｏｍｐｓｏｎら編，ＡＣＳ，Ｗａｓｈｉｎｇｔｏｎ，Ｄ．Ｃ．，１９８３年）参照。基板の上には、単一の核酸の多重部分、複数の異なる核酸、またはその両方を検出できるように複数の電極対をアレイ状に配置し得る。電極アレイは、（例えば、アブテック・サイエンティフィック社、バージニア州リッチモンド所在（Ａｂｂｔｅｃｈ  Ｓｃｉｅｎｔｉｆｉｃ，Ｉｎｃ．，Ｒｉｃｈｍｏｎｄ，Ｖｉｒｇｉｎｉａ）から）購入することもできるし、慣用のミクロファブリケーション技術を用いて作製することもできる。例えば、Ｉｎｔｒｏｄｕｃｔｉｏｎ  Ｔｏ  Ｍｉｃｒｏｌｉｔｈｏｇｒａｐｈｙ（Ｌ．Ｆ．Ｔｈｏｍｐｓｏｎら編，ＡＣＳ，Ｗａｓｈｉｎｇｔｏｎ，Ｄ．Ｃ．１９８３年）参照。アレイを作製するのに適したフォトマスクは、（例えば、フォトロニクス社、カリフォルニア州ミルピタス所在（Ｐｈｏｔｒｏｎｉｃｓ，Ｍｉｌｐｉｔａｓ，ＣＡ）から）購入し得る。各アレイ電極対は、２つの電極間で基板に付着したある種類のオリゴヌクレオチドを有している。接触ステップは、基板上のオリゴヌクレオチドと核酸とをハイブリダイズさせるのに有効な条件下に行う。次いで、基板に結合した核酸をある種類のナノ粒子と接触させる。ナノ粒子は導電性でなければならない。そのようなナノ粒子としては、金ナノ粒子のように金属でできたナノ粒子や、半導体材料製でできたナノ粒子が含まれる。ナノ粒子には、少なくとも１種類のオリゴヌクレオチドが核酸の第２部分の配列に対して相補的な配列を有する、１つ以上の種類のオリゴヌクレオチドが付着しているであろう。接触ステップは、ナノ粒子上のオリゴヌクレオチドと核酸とをハイブリダイズさせるのに有効な条件下に行う。核酸が存在する場合、電極間の回路は、ナノ粒子が基板の電極間に付着するために閉鎖するはずであり、導電率の変化が検出される。１種類のナノ粒子が結合すると、回路の閉鎖は起こらず、この状況は、もっと狭い電極間間隔を用いるか、もっと大きいナノ粒子を用いるか、または回路を閉鎖する別の材料を用いる（但し、ナノ粒子が基板の電極間に結合した場合のみ）ことにより対応し得る。例えば、金ナノ粒子を用いる場合、基板を（上述のように）銀染料と接触させて銀を電極間に堆積させることにより回路を閉鎖し、導電率の検出可能な変化を生成させる。１種類のナノ粒子の付加が十分ではない場合に回路を閉鎖させる別の方法は、基板に結合している第１種類のナノ粒子を、第１種類のナノ粒子上のオリゴヌクレオチドに対して相補的な配列を有するオリゴヌク��オチドが付着している第２種類のナノ粒子と接触させる方法である。接触ステップは、第２種類のナノ粒子上のオリゴヌクレオチドを第１種類のナノ粒子上のオリゴヌクレオチドとハイブリダイズさせるのに有効な条件下に行う。必要または所望なら、回路の閉鎖に十分な数のナノ粒子が基板に付着するまで、第１および第２種類のナノ粒子を交互に加えて、追加のナノ粒子層を堆積することができる。個々のナノ粒子を堆積する別の代替法は、凝集体プローブの使用である（上記参照）。
【０１９６】
本発明はさらに、核酸を検出するためのキットも提供する。キットは、１つの実施態様において、少なくとも１つの容器を含み、この容器は、オリゴヌクレオチドが付着している少なくとも２種類のナノ粒子を保持している。第１種類のナノ粒子上のオリゴヌクレオ
チドは、核酸の第１部分の配列に対して相補的な配列を有している。第２種類のナノ粒子上のオリゴヌクレオチドは、核酸の第２部分の配列に対して相補的な配列を有している。容器はさらに、核酸の第３部分に対して相補的な配列を有するフィラーオリゴヌクレオチドを含むこともあり、この第３部分は、第１部分と第２部分の間に配置されている。フィラーオリゴヌクレオチドは別個の容器中に入れておいてもよい。
【０１９７】
第２の実施態様において、キットは少なくとも２つの容器を含む。第１容器は、核酸の第１部分の配列に対して相補的な配列を有するオリゴヌクレオチドが付着しているナノ粒子を保持している。第２容器は、核酸の第２部分の配列に対して相補的な配列を有するオリゴヌクレオチドが付着しているナノ粒子を保持している。キットはさらに、核酸の第３部分に対して相補的な配列を有するフィラーオリゴヌクレオチドが入った第３容器を含むこともあり、第３部分は第１部分と第２部分の間に配置されている。
【０１９８】
別の代替実施態様において、キットは、別々の容器に入ったオリゴヌクレオチドとナノ粒子を有し、オリゴヌクレオチドは核酸検出アッセイの実施前にナノ粒子に付着させる必要がある。オリゴヌクレオチドおよび／またはナノ粒子は、オリゴヌクレオチドがナノ粒子に付着し得るように官能化させ得る。あるいは、オリゴヌクレオチドおよび／またはナノ粒子は、キット中に官能基を有さない状態で供給してもよいが、その場合、オリゴヌクレオチドはアッセイの実施前に官能化しなければならない。
【０１９９】
別の実施態様において、キットは、少なくとも１つの容器を含む。容器は、オリゴヌクレオチドが付着している金属または半導体ナノ粒子を保持している。オリゴヌクレオチドは核酸の一部に対して相補的な配列を有しており、オリゴヌクレオチドのナノ粒子には付着していない末端には蛍光分子が付着している。
【０２００】
さらに別の実施態様において、キットは基板を含み、基板にはナノ粒子が付着している。ナノ粒子には、核酸の第１部分の配列に対して相補的な配列を有するオリゴヌクレオチドが付着している。キットはさらに、核酸の第２部分の配列に対して相補的な配列を有するオリゴヌクレオチドが付着しているナノ粒子が入った第１容器を含んでいる。オリゴヌクレオチドは、同一または異なる配列を有していてよいが、各オリゴヌクレオチドは、核酸の一部に対して相補的な配列を有している。キットはさらに、少なくとも２つの部分を含む選択された配列を有する結合オリゴヌクレオチドが入った第２容器を含んでおり、選択配列の第１部分は、第１容器中のナノ粒子上のオリゴヌクレオチドの配列の少なくとも一部と相補的である。また、キットは、結合オリゴヌクレオチドの第２部分の配列に対して相補的な配列を有するオリゴヌクレオチドが付着しているナノ粒子が入った第３容器を含む。
【０２０１】
別の実施態様において、キットは、核酸の第１部分の配列に対して相補的な配列を有するオリゴヌクレオチドが付着している基板を含んでいる。キットはさらに、核酸の第２部分の配列に対して相補的な配列を有するオリゴヌクレオチドが付着しているナノ粒子が入った第１容器を含んでいる。オリゴヌクレオチドは、同一または異なる配列を有していてよいが、各オリゴヌクレオチドは核酸の一部に対して相補的な配列を有している。キットはさらに、第１容器中のナノ粒子に付着しているオリゴヌクレオチドの少なくとも一部に対して相補的な配列を有するオリゴヌクレオチドが付着しているナノ粒子が入った第２容器を含んでいる。
【０２０２】
さらに別の実施態様において、キットは、別々の容器に入った基板、オリゴヌクレオチドおよびナノ粒子を有していてよい。基板、オリゴヌクレオチドおよびナノ粒子は、核酸検出アッセイを実施する前に互いに適切に付着させなければならない。基板、オリゴヌクレオチドおよび／またはナノ粒子は、この付着を促進するために官能化し得る。あるいは
、基板、オリゴヌクレオチドおよび／またはナノ粒子は、キット中に官能基を有さない状態で提供してもよいが、その場合、アッセイ実施前に官能化しなければならない。
【０２０３】
さらなる実施態様において、キットは、核酸の第１部分の配列に対して相補的な配列を有するオリゴヌクレオチドが付着している基板を含んでいる。また、キットは、核酸の第２部分の配列に対して相補的な配列を有するオリゴヌクレオチドが付着しているリポソームが入った第１容器と、少なくとも第１種類のオリゴヌクレオチドが付着しているナノ粒子が入った第２容器を含んでおり、第１種類のオリゴヌクレオチドのナノ粒子に付着していない末端には、ナノ粒子が疎水性相互作用によりリポソームに付着し得るように、コレステリル基が付着されている。キットは、さらに、オリゴヌクレオチドが付着している第２種類のナノ粒子が入った第３容器を含んでおり、オリゴヌクレオチドは第１種類のナノ粒子に付着している第２種類のオリゴヌクレオチドの配列の少なくとも一部に対して相補的な配列を有している。第１種類のナノ粒子に付着している第２種類のオリゴヌクレオチドは、第２種類のナノ粒子上のオリゴヌクレオチドの配列に対して相補的な配列を有している。
【０２０４】
別の実施態様において、キットは、ナノ粒子が付着している基板を含み得る。ナノ粒子には、核酸の第１部分の配列に対して相補的な配列を有するオリゴヌクレオチドが付着している。キットはさらに、凝集体プローブが入った第１容器を含んでいる。凝集したプローブは、オリゴヌクレオチドが付着している少なくとも２種類のナノ粒子を含んでいる。凝集体プローブのナノ粒子は、それぞれに付着しているオリゴヌクレオチドの一部がハイブリダイズした結果として互いに結合している。凝集体プローブの少なくとも１種類のナノ粒子には、核酸の第２部分の配列に対して相補的な配列を有するオリゴヌクレオチドが付着している。
【０２０５】
さらに別の実施態様において、キットは、オリゴヌクレオチドが付着している基板を含み得る。オリゴヌクレオチドは、核酸の第１部分の配列に対して相補的な配列を有している。キットはさらに、凝集体プローブが入った第１容器を含んでいる。凝集体プローブは、オリゴヌクレオチドが付着している少なくとも２種類のナノ粒子を含んでいる。凝集体プローブのナノ粒子は、それぞれに付着しているオリゴヌクレオチドの一部がハイブリダイズした結果として互いに結合している。凝集体プローブの少なくとも１種類のナノ粒子には、核酸の第２部分の配列に対して相補的な配列を有するオリゴヌクレオチドが付着している。
【０２０６】
追加実施態様において、キットは、オリゴヌクレオチドが付着している基板と、凝集体プローブが入った第１容器とを含んでいる。凝集体プローブは、オリゴヌクレオチドが付着している少なくとも２種類のナノ粒子を含んでいる。凝集体プローブのナノ粒子は、それぞれに付着しているオリゴヌクレオチドの一部がハイブリダイズした結果として互いに結合している。凝集体プローブの少なくとも１種類のナノ粒子には、核酸配列の第１部分に対して相補的な配列を有するオリゴヌクレオチドが付着している。キットはさらに、ナノ粒子が入った第２容器を含んでいる。ナノ粒子には、少なくとも２種類のオリゴヌクレオチドが付着している。第１種類のオリゴヌクレオチドは、核酸の第２部分の配列に対して相補的な配列を有している。第２種類のオリゴヌクレオチドは、基板に付着しているオリゴヌクレオチドの配列の少なくとも一部に対して相補的な配列を有している。
【０２０７】
別の実施態様において、キットは、オリゴヌクレオチドが付着している基板を含んでいる。オリゴヌクレオチドは、核酸の第１部分の配列に対して相補的な配列を有している。キットはさらに、オリゴヌクレオチドが付着しているリポソームが入った第１容器を含んでいる。オリゴヌクレオチドは、核酸の第２部分の配列に対して相補的な配列を有している。キットはさらに、オリゴヌクレオチドが付着している少なくとも２種類のナノ粒子を
含む凝集体プローブが入った第２容器を含んでいる。凝集体プローブのナノ粒子は、それぞれに付着しているオリゴヌクレオチドの一部がハイブリダイズした結果として互いに結合している。凝集体プローブの少なくとも１種類のナノ粒子には、ナノ粒子に付着していない末端に疎水基が付いたオリゴヌクレオチドが付着している。
【０２０８】
さらなる実施態様において、キットは、オリゴヌクレオチドが付着しているナノ粒子が入った第１容器を含み得る。キットはさらに、１つ以上の追加の容器を含んでおり、各容器は、結合オリゴヌクレオチドを保持している。各結合オリゴヌクレオチドは、ナノ粒子上のオリゴヌクレオチドの配列の少なくとも一部に対して相補的な配列を有する第１部分と、検出すべき核酸の一部の配列に対して相補的な配列を有する第２部分とを有している。結合オリゴヌクレオチドの第２部分の配列は、各配列が検出すべき核酸の配列の一部と相補的である限り異なっていてもよい。別の実施態様において、キットは、オリゴヌクレオチドが付着している１つの種類のナノ粒子と、１つ以上の種類の結合オリゴヌクレオチドとが入った容器を含んでいる。各種類の結合オリゴヌクレオチドは、少なくとも２つの部分を含む配列を有している。第１部分は、ナノ粒子上のオリゴヌクレオチドの配列と相補的であり、それによって結合オリゴヌクレオチドは、容器中のナノ粒子上のオリゴヌクレオチドとハイブリダイズする。第２部分は、核酸の一部の配列と相補的である。
【０２０９】
別の実施態様において、キットは、２つの種類の粒子が入った１つ以上の容器を含み得る。第１種類の粒子には、核酸の第１部分の配列に対して相補的な配列を有するオリゴヌクレオチドが付着している。オリゴヌクレオチドの粒子に付着していない方の末端はエネルギー供与体で標識されている。第２種類の粒子には、核酸の第２部分の配列に対して相補的な配列を有するオリゴヌクレオチドが付着している。オリゴヌクレオチドの粒子に付着していない方の末端はエネルギー受容体で標識されている。エネルギー供与体および受容体は蛍光分子であってよい。
【０２１０】
さらなる実施態様において、キットは、オリゴヌクレオチドが付着しているある種類のラテックスミクロスフェアが入った第１容器を含んでいる。オリゴヌクレオチドは、核酸の第１部分の配列に対して相補的な配列を有しており、蛍光分子で標識されている。キットはさらに、オリゴヌクレオチドが付着しているある種類の金ナノ粒子が入った第２容器を含んでいる。これらのオリゴヌクレオチドは、核酸の第２部分の配列に対して相補的な配列を有している。
【０２１１】
別の実施態様において、キットは、オリゴヌクレオチドが付着している第１種類の金属または半導体ナノ粒子が入った第１容器を含んでいる。オリゴヌクレオチドは、核酸の配列の第１部分に対して相補的な配列を有し、蛍光分子で標識されている。キットはさらに、オリゴヌクレオチドが付着している第２種類の金属または半導体ナノ粒子が入った第２容器を含んでいる。これらのオリゴヌクレオチドは、核酸の第２部分の配列に対して相補的な配列を有しており、蛍光分子で標識されている。
【０２１２】
さらなる実施態様において、キットは、サテライトプローブが入った容器を含んでいる。サテライトプローブは、オリゴヌクレオチドが付着している粒子を含んでいる。オリゴヌクレオチドは第１部分と第２部分を有しており、どちらの部分も核酸の配列の一部に対して相補的な配列を有している。サテライトプローブはさらに、ナノ粒子に付着しているオリゴヌクレオチドとハイブリダイズしたプローブオリゴヌクレオチドを含んでいる。プローブオリゴヌクレオチドは第１部分と第２部分を有している。第１部分は、ナノ粒子に付着しているオリゴヌクレオチドの第１部分の配列に対して相補的な配列を有しており、両部分とも、核酸の配列の一部に対して相補的な配列を有している。また、プローブオリゴヌクレオチドの一方の末端には、レポーター分子が付着している。
【０２１３】
別の実施態様において、キットは、凝集体プローブが入った容器を含んでいる。凝集体プローブは、オリゴヌクレオチドが付着している少なくとも２種類のナノ粒子を含んでいる。凝集体プローブのナノ粒子は、それぞれに付着しているオリゴヌクレオチドの一部がハイブリダイズした結果として互いに結合している。凝集体プローブの少なくとも１種類のナノ粒子には、核酸の配列の一部に対して相補的な配列を有するオリゴヌクレオチドが付着している。
【０２１４】
追加実施態様において、キットは、凝集体プローブが入った容器を含み得る。凝集体プローブは、オリゴヌクレオチドが付着している少なくとも２種類のナノ粒子を含んでいる。凝集体プローブのナノ粒子は、それぞれに付着しているオリゴヌクレオチドの一部がハイブリダイズした結果として互いに結合している。凝集体プローブの少なくとも１種類のナノ粒子には、ナノ粒子に付着していない方の末端に疎水基が付いたオリゴヌクレオチドが付着している。
【０２１５】
さらに別の実施態様において、本発明は、基板の電極間にオリゴヌクレオチドが付着された、少なくとも１対の電極が配置されている基板を含む。好ましい実施態様において、基板には、単一核酸の複数の部分の検出、複数の異なる核酸の検出またはその両方を可能にするように、複数の電極対がアレイ状に付着されている。
【０２１６】
キットはさらに、核酸の検出に有用な他の試薬および品目を含み得る。試薬には、ＰＣＲ試薬、銀染色法用試薬、ハイブリダイゼーション試薬、緩衝剤などが含まれ得る。キットの一部として提供され得る他の品目には、ＴＬＣシリカプレートなどの（ハイブリダイゼーションを視覚化するための）固体表面、微孔質材料、シリンジ、ピペット、キュベット、容器、および（ハイブリダイゼーションおよびデハイブリダイゼーション温度を制御するための）サーモサイクラーが含まれる。キットには、ヌクレオチドまたはナノ粒子を官能化する試薬を含めてもよい。
【０２１７】
凝集したナノ粒子の沈殿は、選択された核酸を他の核酸から分離する手段を提供する。この分離は、核酸精製における１ステップとして用い得る。ハイブリダイゼーション条件は核酸検出に関して上述したとおりである。ナノ粒子上のオリゴヌクレオチドを核酸に結合させる温度がＴｍ（オリゴヌクレオチドの半分をその相補鎖に結合させる温度）より低い場合、凝集体を沈殿させるのに十分な時間が必要である。（例えば、Ｔｍにより測定した）ハイブリダイゼーション温度は、塩の種類（ＮａＣｌまたはＭｇＣｌ２）およびその濃度に応じて異なる。塩の組成および濃度は、核酸の不在下にコロイドの凝集を誘発させることなく都合の良い作業温度でナノ粒子上のオリゴヌクレオチドと核酸とのハイブリダイゼーションを促進するように選択される。
【０２１８】
本発明はさらに、ナノファブリケーション法を提供する。この方法は、選択された配列を有する少なくとも１種類の連結オリゴヌクレオチドを用意するステップを含む。ナノファブリケーションに用いられる連結オリゴヌクレオチドは、任意の所望配列を含んでいてよく、一本鎖であっても二本鎖であってもよい。連結オリゴヌクレオチドはさらに、塩基、糖、または主鎖部分に化学修飾を含み得る。連結オリゴヌクレオチド用に選択される配列や、それらの長さおよび鎖の数は、得られるナノ材料もしくはナノ構造、またはナノ材料もしくはナノ構造の部分の剛性もしくは可撓性に寄与するであろう。単１種類の連結オリゴヌクレオチドに加えて、２つ以上の異なる種類の連結オリゴヌクレオチドを用いることも考えられる。異なる連結オリゴヌクレオチドの使用数およびそれらの長さは、得られるナノ材料およびナノ構造の形状、細孔サイズおよび他の構造的特徴に寄与するであろう。
【０２１９】
連結オリゴヌクレオチドの配列は、ナノ粒子上のオリゴヌクレオチドに結合させるため
の第１部分と第２部分を有するであろう。連結オリゴヌクレオチドの第１、第２またはそれ以上の結合部分は、同一または異なる配列を有し得る。
【０２２０】
連結オリゴヌクレオチドの結合部分がすべて同じ配列を有している場合、ナノ材料またはナノ構造の形成には、相補的配列を有するオリゴヌクレオチドが付着している単１種類のナノ粒子だけしか使わなくてよい。連結オリゴヌクレオチドの２つ以上の結合部分が異なる配列を有している場合、２つ以上のナノ粒子−オリゴヌクレオチド共役体を使わなければならない。例えば、図１７参照。各ナノ粒子上のオリゴヌクレオチドは、連結オリゴヌクレオチドの配列の２つ以上の結合部分の１つに対して相補的な配列を有しているであろう。結合部分の数、配列および長さと、もしあれば、それらの間の間隔は、得られるナノ材料およびナノ構造の構造特性および物性に寄与するであろう。連結オリゴヌクレオチドが２つの以上の部分を含む場合、結合部分の配列は、結合ヌクレオチドの１つの部分を別の部分に結合するのを回避するために互いに対して相補的でないように選択する必要がある。
【０２２１】
連結オリゴヌクレオチドとナノ粒子−オリゴヌクレオチド共役体を、ナノ粒子がオリゴヌクレオチドコネクタを介して纏まっている所望のナノ材料またはナノ構造が形成されるように、ナノ粒子に付着しているオリゴヌクレオチドと連結オリゴヌクレオチドとをハイブリダイズさせるのに有効な条件下に接触させる。これらのハイブリダイゼーション条件は、当該技術分野では周知であり、特定のナノファブリケーション計画に合わせて最適化し得る（上記参照）。ストリンジェントなハイブリダイゼーション条件が好ましい。
【０２２２】
さらに本発明は別のナノファブリケーション法を提供する。この方法は、少なくとも２種類のナノ粒子−オリゴヌクレオチド共役体を与えるステップを含む。第１種類のナノ粒子上のオリゴヌクレオチドは、第２種類のナノ粒子上のオリゴヌクレオチドの配列に対して相補的な配列を有している。第２種類のナノ粒子上のオリゴヌクレオチドは、第１種類のナノ粒子上のオリゴヌクレオチドの配列に対して相補的な配列を有している。ナノ粒子−オリゴヌクレオチド共役体を、ナノ粒子がオリゴヌクレオチドコネクタを介して纏まっている所望のナノ材料またはナノ構造が形成されるように、ナノ粒子上のオリゴヌクレオチドを互いにハイブリダイズさせるのに有効な条件下に接触させる。この場合も、これらのハイブリダイゼーション条件は、当該技術分野では周知であり、特定のナノファブリケーション計画に合わせて最適化し得る。
【０２２３】
本発明のどちらのナノファブリケーション法においても、１つ以上の異なる種類のオリゴヌクレオチドが付着しているナノ粒子の使用が想定される。ナノ粒子に付着している異なるオリゴヌクレオチドの数や、１つ以上のオリゴヌクレオチドの長さおよび配列は、得られるナノ材料およびナノ構造の剛性および構造特徴に寄与するであろう。
【０２２４】
また、ナノ粒子のサイズ、形状および化学組成も、得られるナノ材料およびナノ構造の特性に寄与するであろう。これらの特性には、光学特性、光電子特性、電気化学特性、電子特性、種々の溶液中での安定性、細孔およびチャンネルサイズの変化、フィルターとしての役割を果たす間の生物活性分子の分離能などが含まれる。異なるサイズ、形状および／または化学組成を有するナノ粒子混合物の使用に加えて、均一なサイズ、形状および化学組成を有するナノ粒子の使用も想定される。
【０２２５】
いずれのファブリケーション法においても、得られるナノ材料またはナノ構造中のナノ粒子は、オリゴヌクレオチドコネクタを介して結合する。オリゴヌクレオチドコネクタの配列、長さおよび鎖の数や、存在する異なるオリゴヌクレオチドコネクタの数は、ナノ材料またはナノ構造の剛性および構造特性に寄与するであろう。オリゴヌクレオチドコネクタが部分的に二本鎖である場合、その剛性は、核酸検出法に関連して上述したフィラーオ
リゴヌクレオチドを用いることによって増強し得る。完全二本鎖オリゴヌクレオチドコネクタの剛性は、完全二本鎖オリゴヌクレオチドコネクタに結合して三本鎖オリゴにコネクタを形成するように相補的配列を有する１つ以上の強化オリゴヌクレオチドを用いて増強し得る。デオキシクアノシン（ｄｅｏｘｙｑｕａｎｏｓｉｎｅ）またはデオキシシチジン四重鎖をベースとする四本鎖オリゴヌクレオチドコネクタの使用も想定される。
【０２２６】
オリゴヌクレオチドハイブリダイゼーションに基づいてナノ粒子を組織化するための様々な系のいくつかが図面に示されている。単純な系（図１）では、一方のナノ粒子セットは規定配列を有するオリゴヌクレオチドを有し、別のナノ粒子セットはそれに相補的配列を有するオリゴヌクレオチドを有している。２種のナノ粒子−オリゴヌクレオチドセットをハイブリダイゼーション条件下に混合すると、２つの種類のナノ粒子が、ナノ粒子を選択された間隔で配置するスペーサーとしての働きをする二本鎖オリゴヌクレオチドコネクタを介して結合する。
【０２２７】
ナノ粒子を間隔を置いて配置するための魅力的な系は、図２に示されているような１つの自由連結オリゴヌクレオチドの添加を伴う。この連結オリゴヌクレオチドの配列は、ナノ粒子上のオリゴヌクレオチドに結合させるための少なくとも第１部分と第２部分を有するであろう。この系は、基本的には核酸検出法に利用されるものと同じであるが、但し、添加される連結オリゴヌクレオチドの長さは、ナノ粒子に付着しているオリゴヌクレオチドを合わせた長さに等しくなるように選択し得る。図３に示されている関連系は、用いられるナノ粒子−オリゴヌクレオチド共役体セットを変更する必要なく、ナノ粒子間の間隔を要求通りに調節する便利な手段を提供する。
【０２２８】
ナノ粒子間に規定間隔を創出するためのさらに精巧な計画が図４に示されている。この場合、オーバーハング末端を含むＤＮＡまたはＲＮＡの二本鎖セグメントが連結オリゴヌクレオチドとして用いられている。連結オリゴヌクレオチドの一本鎖オーバーハングセグメントとナノ粒子に付着しているオリゴヌクレオチドとのハイブリダイゼーションにより、ナノ粒子間に多重二本鎖オリゴヌクレオチド架橋が得られる。
【０２２９】
より剛性のナノ材料およびナノ構造またはその部分は、ナノ粒子間に三本鎖オリゴヌクレオチドコネクタを用いることによって調製し得る。三本鎖を生成させる際には、ピリミジン：プリン：ピリミジンモチーフ（Ｍｏｓｅｒ，Ｈ．Ｅ．およびＤｅｒｖａｎ，Ｐ．Ｂ．，Ｓｃｉｅｎｃｅ，第２３８巻，６４５−６５０ページ（１９８７））またはプリン：プリン：ピリミジンモチーフ（Ｐｉｌｃｈ，Ｄ．Ｓ．ら，Ｂｉｏｃｈｅｍｉｓｔｒｙ，第３０巻，６０８１−６０８７ページ（１９９１年））のいずれかを利用し得る。ピリミジン：プリン：ピリミジンモチーフを用いた三本鎖コネクタの調製によるナノ粒子組織化の１つの例が図１０に示されている。図１０に示されている系において、１つのナノ粒子セットをピリミジンヌクレオチドを含む規定鎖と結合させ、他のセットをプリンヌクレオチドを含む相補的オリゴヌクレオチドと結合させる。オリゴヌクレオチドの付着は、ナノ粒子がハイブリダイゼーション時に形成された二本鎖オリゴヌクレオチドによって分離されるように設計する。次いで、この系に、ナノ粒子を混合する前、混合と同時、または混合直後に、ナノ粒子に結合しているピリミジン鎖の配向と反対配向の自由ピリミジンオリゴヌクレオチドを加える。この系中の第３の鎖は、フーグスティーン型塩基対を介して保持されているので、三本鎖は比較的熱に不安定である。二本鎖の幅にわたる共有結合架橋は三本鎖複合体を安定化することが知られている（Ｓａｌｕｎｋｅ，Ｍ．，Ｗｕ，Ｔ．，Ｌｅｔｓｉｎｇｅｒ，Ｒ．Ｌ．，Ｊ．Ａｍ．Ｃｈｅｍ．Ｓｏｃ．，第１１４巻，８７６８−８７７２ページ（１９９２年）；Ｌｅｔｓｉｎｇｅｒ，Ｒ．Ｌ．およびＷｕ，ｔ．，Ｊ．Ａｍ．Ｃｈｅｍ．Ｓｏｃ．，第１１７巻，７３２３−７３２８ページ（１９９５年）；Ｐｒａｋａｓｈ，Ｇ．およびＫｏｏｌ，Ｊ．Ａｍ．Ｃｈｅｍ．Ｓｏｃ．，第１１４巻，３５２３−３５２７ページ（１９９２年））。
【０２３０】
ナノ材料およびナノ構造を構築するためには、オリゴヌクレオチド成分のハイブリダイゼーションによるナノ材料またはナノ構造の形成後に、集合体を共有結合架橋により適切な場所で「ロック」するのが望ましい場合がある。これは、オリゴヌクレオチドに、不可逆反応を始動させる官能基を組み込むことによって達成し得る。このための官能基の１つの例は、スチルベンジカルボン酸基である。ハイブリダイズしたオリゴヌクレオチド内で整列している２つのスチルベンジカルボキサミド基に紫外光（３４０ｎｍ）を照射すると容易に架橋が達成されることが証明された（Ｌｅｗｉｓ，Ｆ．Ｄ．ら，Ｊ．Ａｍ．Ｃｈｅｍ．Ｓｏｃ．，第１１７巻，８７８５−８７９２ページ（１９９５年））。
【０２３１】
代わりに、メルカプトアルキル基を介してナノ粒子の３′位に保持されているオリゴヌクレオチドの５′−Ｏ−トシル基を、メルカプトアルキル基を介してナノ粒子に保持されているオリゴヌクレオチドの３′末端のチオホスホリル基で、置換する方法を用いてもよい。両オリゴヌクレオチドにハイブリダイズし、それによってチオホスホリル基をトシル基に近接させるオリゴヌクレオチドの存在下では、トシル基はチオホスホリル基で置換され、両末端が２つの異なるナノ粒子に結合したオリゴヌクレオチドが生成する。この種類の置換反応に関しては、Ｈｅｒｒｌｅｉｎら，Ｊ．Ａｍ．Ｃｈｅｍ．Ｓｏｃ．，第１７７巻，１０１５１−１０１５２ページ（１９９５年）を参照されたい。チオホスホリルオリゴヌクレオチドが、メルカプトアルキル−オリゴヌクレオチドの金ナノ粒子への付着に用いられる条件下では金ナノ粒子と反応しないという事実から、メルカプト基を介してナノ粒子に結合し、カップリング反応に利用できる末端チオホスホリル基を含む金ナノ粒子−オリゴヌクレオチド共役体の調製が可能になる。
【０２３２】
集合したナノ粒子系を適切な場所でロックするための関連カップリング反応は、ＧｒｙａｚｎｏｖおよびＬｅｔｓｉｎｇｅｒ，Ｊ．Ａｍ．Ｃｈｅｍ．Ｓｏｃ．，第１１５巻，３８０８ページに記載のように、末端ブロモアセチルアミノヌクレオシドのブロミドの末端チオホスホリル−オリゴヌクレオチドによる置換を利用する。この反応は、上述のトシラートの置換と同じように進行するが、反応速度がもっと速い。チオホスホリル基を末端基とするオリゴヌクレオチドを担持するナノ粒子は上述のように調製する。ブロモアセチルアミノ基を末端基とするオリゴヌクレオチドを担持するナノ粒子を調製するためには、先ず、一方の末端がアミノヌクレオシド（例えば、５′−アミノ−５′−デオキシチミジンまたは３′−アミノ−３′−デオキシチミジン）を末端基とし、他方の末端がメルカプトアルキル基を末端基とするオリゴヌクレオチドを作製する。次いで、このオリゴヌクレオチド分子をメルカプト基を介してナノ粒子に固定し、次いで、ナノ粒子−オリゴヌクレオチド共役体をブロモアセチルアシル化剤と反応させてＮ−ブロモアセチルアミノ誘導体に転化させる。
【０２３３】
集合体を適切な場所でロックするための第４のカップリング計画は、チオホスホリル基を末端基とするオリゴヌクレオチドを担持するナノ粒子の酸化を利用する。三ヨウ化カリウム、フェリシアン化カリウム（ＧｒｙａｚｎｏｖおよびＬｅｔｓｉｎｇｅｒ，Ｎｕｃｌｅｉｃ  Ａｃｉｄｓ  Ｒｅｓｅａｒｃｈ，第２１巻，１４０３ページ）または酸素などの穏和な酸化剤が好ましい。
【０２３４】
さらに、ナノ材料およびナノ構造の特性は、連続オリゴヌクレオチド鎖に、オリゴヌクレオチド鎖に共有結合付加されて適切な場所に保持された有機および無機官能基を組み込むことにより変性させ得る。多様な主鎖、塩基および糖修飾が周知である（例えば、Ｕｈｌｍａｎｎ，Ｅ．およびＰｅｙｍａｎ，Ａ．，Ｃｈｅｍｉｃａｌ  Ｒｅｖｉｅｗｓ，第９０巻，５４４−５８４ページ（１９９０年）参照）。また、オリゴヌクレオチド鎖は、ヌクレオチド塩基がポリペプチド主鎖によって保持されている「ペプチド核酸」鎖（ＰＮＡ）で置換し得る（Ｗｉｔｔｕｎｇ，Ｐ．ら，Ｎａｔｕｒｅ，第３６７巻，５６１−５６３
ページ（１９９４年）参照）。
【０２３５】
上記から分るように、本発明のナノファブリケーション法は極めて用途が広い。連結オリゴヌクレオチドの長さ、配列および鎖の数や、ナノ粒子に付着させるオリゴヌクレオチドの長さ、配列および数、ナノ粒子のサイズ、形状および化学組成、用いられる異なる連結オリゴヌクレオチドおよびナノ粒子の数および種類、オリゴヌクレオチドコネクタの鎖の数を変えることにより、多岐にわたる構造および特性を有するナノ材料およびナノ構造を調製することができる。これらの構造および特性は、オリゴヌクレオチドコネクタを架橋したり、オリゴヌクレオチドを官能化したり、オリゴヌクレオチドの主鎖、塩基または糖を修飾したり、またはペプチド核酸を用いたりしてさらに変えることができる。
【０２３６】
本発明のナノファブリケーション法によって調製し得るナノ材料およびナノ構造には、ナノスケール機械装置、分離膜、バイオフィルターおよびバイオチップなどがある。本発明のナノ材料およびナノ構造は、化学センサーとして、コンピュータに、薬剤送出用に、タンパク質工学用に、また、生合成／ナノ構造ファブリケーション／他の構造の指定集合体の鋳型として、使用可能であると想定される。他の可能な用途に関しては、一般に、Ｓｅｅｍａｎら，Ｎｅｗ  Ｊ．Ｃｈｅｍ．，第１７巻，７３９ページ（１９９３年）を参照されたい。本発明のナノファブリケーション法によって調製し得るナノ材料およびナノ構造としてはさらに電子デバイスを挙げることができる。核酸が電子を移動させ得るかどうかについてはかなり議論されてきた。以下の実施例２１に示されているように、ＤＮＡを介して集合したナノ粒子は電気を伝導する（ＤＮＡコネクタは半導体として機能する）。
【０２３７】
最後に、本発明は、いくつかの独特なナノ粒子−オリゴヌクレオチド共役体調製法を提供する。最初のそのような方法において、オリゴヌクレオチドを荷電ナノ粒子に結合させて安定なナノ粒子−オリゴヌクレオチド共役体を生成する。荷電ナノ粒子には、金ナノ粒子などの金属製ナノ粒子が含まれる。
【０２３８】
上記方法は、ナノ粒子に結合し得る官能基を含む部分が共有結合しているオリゴヌクレオチドを用意するステップを含む。そのような部分と官能基は、オリゴヌクレオチドとナノ粒子との結合（すなわち、化学吸着または共有結合）に関して上述したものである。例えば、５′または３′末端にアルカンチオール、アルカンジスルフィド、または環式ジスルフィドが共有結合しているオリゴヌクレオチドを、金ナノ粒子を含めた種々のナノ粒子に結合させることができる。
【０２３９】
水中でオリゴヌクレオチドとナノ粒子とを、少なくとも一部のオリゴヌクレオチドを官能基を介してナノ粒子に結合させるのに十分な時間接触させる。そのような時間は経験的に決定し得る。例えば、約１２〜２４時間で良好な結果が得られることが判明した。他の適当なオリゴヌクレオチド結合条件も経験的に決定し得る。例えば、約１２〜２０ｎＭのナノ粒子濃度および室温下のインキュベーションによって良好な結果が得られる。
【０２４０】
次いで、少なくとも１種の塩を水に添加して塩溶液をつくる。塩は任意の水溶性塩であってよい。例えば、塩は、塩化ナトリウム、塩化マグネシウム、塩化カリウム、塩化アンモニウム、酢酸ナトリウム、酢酸アンモニウム、２種以上のこれらの塩の組合せ、またはリン酸緩衝液中のこれらの塩の１種であってよい。塩は、濃縮溶液として添加するのが好ましいが、固体として添加してもよい。塩は、水に一度に添加してもよいし、経時的に漸進的に添加してもよい。「経時的に漸進的に」とは、塩を少なくとも２つの部分に分けて一定の時間間隔を置いて添加することを意味する。適当な時間間隔は経験的に決定し得る。
【０２４１】
塩溶液のイオン強度は、オリゴヌクレオチドの互いからの静電斥力と、正に帯電したナ
ノ粒子に対する負に帯電したオリゴヌクレオチドの静電引力、または負に帯電したナノ粒子からの負に帯電したオリゴヌクレオチドの静電斥力とを少なくとも部分的に克服するのに十分でなければならない。経時的に漸進的に塩を添加することにより静電引力および静電斥力を漸進的に減少させると、ナノ粒子上のオリゴヌクレオチドの表面密度が最も高くなることが判明した。各塩または塩の組合せに適したイオン強度は経験的に決定し得る。塩化ナトリウムの濃度は経時的に漸進的に増大させるのが好ましく、リン酸緩衝液中約０．１Ｍ〜約１．０Ｍの塩化ナトリウム最終濃度が良好な結果を生じることが判明した。
【０２４２】
塩を添加した後、塩溶液中で、オリゴヌクレオチドとナノ粒子を、追加のオリゴヌクレオチドをナノ粒子に結合させて安定なナノ粒子−オリゴヌクレオチド共役体を生成するのに十分な追加時間インキュベートする。以下に詳細に説明するように、ナノ粒子上のオリゴヌクレオチドの表面密度が増加すると、共役体が安定化することが判明した。このインキュベーションの時間は経験的に決定し得る。合計約２４〜４８（好ましくは４０時間）のインキュベーション時間で良好な結果が得られることが分った（これは、合計インキュベーション時間である。上述のように、塩濃度は、この合計時間にわたって漸進的に増大させ得る）。塩溶液中でのこの第２インキュベーション時間は、本明細書では「熟成」ステップと称する。この「熟成」ステップに適した他の条件は経験的に決定し得る。例えば、室温下のインキュベーションおよびｐＨ７．０で良好な結果が得られる。
【０２４３】
「熟成」ステップを用いて生成した共役体は、「熟成」ステップを用いずに生成したものよりかなり安定度が高いことが分った。上述のように、この安定性の向上は、「熟成」ステップによって達成されるナノ粒子表面上のオリゴヌクレオチド密度の増加によるものである。「熟成」ステップにより達成される表面密度は、ナノ粒子のサイズおよび種類、ならびにオリゴヌクレオチドの長さ、配列および濃度に依存するであろう。ナノ粒子を安定化するのに適した表面密度および所望のナノ粒子とオリゴヌクレオチドの組合せを得るのに必要な条件は、経験的に決定し得る。一般に、安定なナノ粒子−オリゴヌクレオチド共役体を得るためには、少なくとも１０ｐｍｏｌ／ｃｍ２の表面密度が適当であろう。表面密度は少なくとも１５ｐｍｏｌ／ｃｍ２が好ましい。共役体のオリゴヌクレオチドが核酸およびオリゴヌクレオチド標的とハイブリダイズする能力は表面密度が高すぎると低下するので、表面密度は約３５〜４０ｐｍｏｌ／ｃｍ２以下が好ましい。
【０２４４】
本明細書に使用する場合、「安定な」とは、共役体生成後少なくとも６ヶ月間に、大多数のオリゴヌクレオチドがナノ粒子に付着したままであり、オリゴヌクレオチドが、核酸検出法およびナノファブリケーション法において遭遇する標準条件下に核酸およびオリゴヌクレオチド標的とハイブリダイズし得ることを意味する。
【０２４５】
この方法で調製されたナノ粒子−オリゴヌクレオチド共役体は、それらの安定性の他に、他の優れた特性を示す。例えば、本願の実施例５、７および１９を参照されたい。特に、共役体の表面密度が高いため、共役体は、標的核酸またはオリゴヌクレオチドの存在下では、大きな凝集体として集合するであろう。凝集体が生成し、解離する温度範囲は予想外に極めて狭いことが判明したが、この固有の特徴は、重要な実用的成果をもたらす。特に、これは、本発明の検出法の選択性および感度を高める。この共役体を用いて、１塩基誤対合および２０ｆｍｏｌ程度の小さい標的を検出することができる。これらの特徴はもともとは溶液中で実施したアッセイで発見されたものであるが、これらの共役体を用いることの利点は、１種類のみの共役体しか使用しないアッセイを含めた、基板上で実施するアッセイにも及ぶことが判明した。
【０２４６】
ナノ粒子−オリゴヌクレオチド共役体のハイブリダイゼーション効率を、認識部分とスペーサー部分を含む認識オリゴヌクレオチドの使用によって劇的に増加させることができることがわかっている。「認識オリゴヌクレオチド」とは、核酸またはオリゴヌクレオチ
ド標的の配列の少なくとも一部分に相補的な配列を含むオリゴヌクレオチドである。この実施形態では、認識オリゴヌクレオチドは認識部分およびスペーサー部分を含み、認識部分が核酸またはオリゴヌクレオチド標的にハイブリダイズする。認識オリゴヌクレオチドのスペーサー部分は、該スペーサー部分がナノ粒子に結合できるように設計される。例えば、スペーサー部分には、ナノ粒子に結合可能な官能基を含む部分が、共有結合によって結び付けられる。これらは上述したのと同じ部分および官能基である。ナノ粒子に対して認識オリゴヌクレオチドのスペーサー部分が結合した結果、認識部分はナノ粒子の表面から遠ざかり、その標的とのハイブリダイゼーションのためによりアクセス可能となる。認識部分のナノ粒子からのよい離間性を提供するスペーサー部分の長さと配列は、経験的に決定することが可能である。少なくとも約１０ヌクレオチド、好ましくは１０〜３０ヌクレオチドを含むスペーサー部分が、好結果を与えることがわかった。スペーサー部分は、認識オリゴヌクレオチドの、ナノ粒子への結合能もしくは核酸またはオリゴヌクレオチド標的への結合能に干渉しない、任意の配列を有してよい。例えば、スペーサー部分は、認識オリゴヌクレオチドの配列や認識オリゴヌクレオチドの核酸またはオリゴヌクレオチド標的の配列に対し、互い相補的な配列を有するべきではない。好ましくは、スペーサー部分のヌクレオチドの塩基は、すべてアデニン、すべてのチミン、すべてシチジン、またはすべてグアニンであり、そうでなければ上述のような問題が起こる可能性がある。より好ましくは、塩基はすべてアデニンまたはすべてのチミンである。好ましくは、塩基はすべてチミンである。
【０２４７】
所望のレベルのハイブリダイゼーションを与えるために、認識オリゴヌクレオチドに加えての希釈剤オリゴヌクレオチドの使用が、共役体を要求に合わせて作製する（あつらえる）手段を提供することがさらに知られている。希釈剤オリゴヌクレオチドと認識オリゴヌクレオチドは、共役体を調製するためにナノ粒子に接触させた時の溶液中の比とほぼ同じ比率でナノ粒子に付くことが分かった。したがって、共役体が所望の数のハイブリダイゼーション事象に参与するように、ナノ粒子に結び付けられた希釈剤オリゴヌクレオチド対認識オリゴヌクレオチドの比を制御することができる。希釈剤オリゴヌクレオチドは、認識オリゴヌクレオチドの、ナノ粒子への結合能もしくは核酸またはオリゴヌクレオチド標的への結合能に干渉しない、任意の配列を有してよい。例えば、希釈剤オリゴヌクレオチドは、認識オリゴヌクレオチドの配列や認識オリゴヌクレオチドの核酸またはオリゴヌクレオチド標的の配列に対し、互い相補的な配列を有するべきではない。希釈剤オリゴヌクレオチドは、認識オリゴヌクレオチドがその核酸またはオリゴヌクレオチド標的に結合できるように、認識オリゴヌクレオチドよりも短い長さを好ましくは有する。認識オリゴヌクレオチドがスペーサー部分を含む場合、希釈剤オリゴヌクレオチドは、最も好ましくはスペーサー部分とほぼ同じ長さである。このように、希釈剤オリゴヌクレオチドは、認識オリゴヌクレオチドの認識部分の核酸またはオリゴヌクレオチド標的とハイブリダイズする能力に干渉しない。さらにより好ましくは、希釈剤オリゴヌクレオチドは、認識オリゴヌクレオチドのスペーサー部分の配列と同じ配列を有する。
タンパク質受容体及びその他の特異的結合対メンバーは、オリゴヌクレオチドにより機能化し、オリゴヌクレオチド修飾ナノ粒子に固定化されて、ＤＮＡよりむしろタンパク質受容体が指図する分子認識特性を備える以外に、オリゴヌクレオチド修飾粒子の高度安定性を呈する新しい分類のハイブリッド粒子（ナノ粒子−受容体共役体）を生成することができる。或いは、受容体修飾オリゴヌクレオチドを備えた多重受容体結合部位を有するタンパク質を機能化し、それにより先に論じた本来のナノ材料組立スキームにおいて、タンパク質受容体複合体を無機ナノ粒子の１つの代わりに部分構造の１つとして用いることができる。検体の検出戦略におけるこれらの新規なナノ粒子−受容体共役体の使用は、ターゲットの同定及びタンパク質−タンパク質相互作用のスクリーニングをはじめとする多数の方法で評価されてきた。
【０２４８】
本発明の１つの実施形態において、広範囲の水性塩濃度で安定しており、長期の貯蔵寿
命を有し、水溶性が低いタンパク質だけでなく水溶性が高いタンパク質の使用も可能な、新規なハイブリッド粒子又はナノ粒子受容体共役体が提供される。プローブシステム（図４７の代表的構造ＩＩを参照）を用いて、表面の別個の部位に固定化したタンパク質のアレイをスクリーニングすることができる（図４８）。タンパク質、ペプチド、炭水化物、糖、オリゴヌクレオチド、ポリヌクレオチド、及び小分子（図４９では、Ａ及びＢがタンパク質、ペプチド、炭水化物、糖、オリゴヌクレオチド、ポリヌクレオチド、合成ポリマー、合成オリゴマー、又は小分子、或いはそれらのいずれかの組み合わせ）など特異的結合対メンバーの組合わせを含む非常に様々な特異的結合反応を研究するために、プローブの構築及び適用のための同様の原理を適応することができる。基本的概念は、ナノ粒子に結合したオリゴヌクレオチドに相補的なオリゴヌクレオチドに「受容体ユニット」（図４９ではＡ）を結合させることである。その後、ハイブリダイゼーションにより、そのシステムの水溶性を高め凝集に関わるコロイドを安定化させる作用があるナノ粒子マトリックス周辺のオリゴヌクレオチドのシースを含有するナノ粒子プローブが生成する。その後、プローブＩＩ’を用いて、固体表面に固定化したターゲット（Ｂ）にインターロゲートする。ＡのＢへの結合は、固体表面に結合したナノ粒子の検出によりモニタリングする（例えば比色法、蛍光法、銀染色などによる）。このスキームは、Ａをオリゴヌクレオチドに共役でき、Ｂを表面に固定化できるいずれの分子でも用いることができる。
【０２４９】
本発明の実施例を図４７に示しており、ここではＩは、金表面に強固に連結した（例えば、硫黄−金結合による）多数のオリゴヌクレオチドを含む金ナノ粒子であり、１は、ナノ粒子に結合したオリゴヌクレオチドの配列に相補的な配列を備えた側基オリゴヌクレオチドを含有するタンパク質である。表面密度の高いオリゴヌクレオチドを有するナノ粒子−オリゴヌクレオチド共役体を構築するための手順は、本明細書に記載している。例えば、実施例３及びＣ．Ａ．Ｍｉｒｋｉｎら，Ｎａｔｕｒｅ，第３８２巻，６０７−６０９ページ（１９９６年）；Ｒ．Ｅｌｇｈａｎｉａｎら，Ｓｃｉｅｎｃｅ，第２７７巻，１０７８−１０８１ページ（１９９７年）；Ｊ．Ｊ．Ｓｔｏｒｈｏｆｆら，Ｊ．Ａｍ．Ｃｈｅｍ．Ｓｏｃ．第１２０巻，１９５９−１９６４ページ（１９９８年）を参照されたい。オリゴヌクレオチドをタンパク質に共役させるための方法は周知であり、１つの方法の詳細は、Ｅ．Ｒ．Ｈｅｎｄｒｉｃｋｓｏｎら，Ｎｕｃｌｅｉｃ  Ａｃｉｄｓ  Ｒｅｓｅａｒｃｈ，第２３巻，５２２−５２９ページ（１９９５年）に記載されている。ナノ粒子に共役したオリゴヌクレオチド、及びオリゴヌクレオチド−タンパク質共役体を、共にハイブリダイゼーションの条件下におくと、１つ以上のオリゴヌクレオチド−タンパク質共役体分子が、ハイブリダイゼーションにより所定のナノ粒子に結合して、ナノ粒子タンパク質共役体を生成する。図４７及び５０（ａ）を参照されたい。ナノ粒子受容体共役体の別の実施形態は、図５０（ｂ）に示されており、そこでは連結オリゴヌクレオチドの使用を必要とし、ナノ粒子−オリゴヌクレオチド構造物及びオリゴヌクレオチド−タンパク質共役体を共にハイブリダイゼーションの条件下におく。この実施形態において、リンカーオリゴヌクレオチドは、ナノ粒子に結合したオリゴヌクレオチド（ａ）に相補的な１つのセグメント（ａ’）、及び受容体に結合したオリゴヌクレオチド（ｂ）に相補的な別のセグメント（ｂ’）を有する。
【０２５０】
得られたナノ粒子−タンパク質複合体は、遠心分離又はゲル濾過により非結合のタンパク質から分離することができ、抗原などのターゲット検体のためのプローブとして用いることができる。図５１は、ナノ粒子−タンパク質共役体をプローブとして使用し得る複数の代表的検出スキームを示している。ナノ粒子−タンパク質共役体は、ターゲット検体を同定すること、支持体上に整列して固定化した薬物など分子のライブラリをスクリーニングすること（図５１（ａ））、又は組織化学的適用においては細胞若しくは組織内の検体の存在を同定すること、をはじめとする非常に様々な適用例を有する。そのプローブは、検体、例えばタンパク質又は薬物が多重結合部位を有する場合も、スポットテストにおいて用いることができる。
【０２５１】
これらの検査から得られる金プローブ−受容体−リガンドターゲットの組み合わせは、視覚的（例えばスポットテスト、凝集体の形成、又は銀染色）、又はいずれか公知の手順により観察することができる。例えば、ナノ粒子−タンパク質共役体システムを用いて、ナノ粒子／ＤＮＡ／タンパク質複合材料の凝集特性に依存する、核酸のための比色テストを開発することができる（図５２（Ａ））。典型的実験において、ターゲット核酸（３）を含むか或いは含まない４種のビオチン−オリゴヌクレオチド共役体（１−ＳＴＶ）及び金ナノ粒子ＤＮＡ共役体（２−Ａｕ）に結合したストレプトアビジンを含む複合体の溶液を調製した。ターゲット核酸の配列は、２つの部分を有する。複合体に結合したオリゴヌクレオチドは、核酸の第１部分に相補的であるが、ナノ粒子の結合したオリゴヌクレオチドは、核酸の第２部分に相補的である。その溶液を、５３℃で３０分間加熱し、その後溶液の一部３ＬをＣ１８逆相薄層クロマトグラフィープレートにスポットした。ターゲット核酸を含む溶液は、青色のスポットを示し、ターゲットを含まない溶液は、赤色のスポットを示した。この結果及びシャープな融解曲線により、上記スポットテスト（図５２（Ｂ））中の金ナノ粒子プローブの１つを、金プローブよりも簡単に調製されるストレプトアビジン／ＤＮＡ共役体により置換し得ることを実証している。
【０２５２】
５２（ａ）に示したシステムを用いて、先に論じた新規な３次元ナノ材料又はアセンブリを調製することもできる。図５２（ａ）の簡単な変形例において、図５２（ｃ）に示すように、連結オリゴヌクレオチドは用いられず、複合体に結合したオリゴヌクレオチドは、ナノ粒子に結合したオリゴヌクレオチドに相補的である。
【０２５３】
これらの新しいナノ粒子−タンパク質プローブ（ＩＩ）は、独特の特徴を有しており、それにより過去に記載されたナノ粒子タンパク質共役体をしのぐ重要な利点が提供される。特に、ナノ粒子の表面の高密度オリゴヌクレオチドは、ポリアニオンのシースとして機能して、非常に広範囲の溶解度にわたって水中のナノ粒子−タンパク質共役体の溶解度及び安定性を高め、非常に広範囲の塩濃度にわたって水中のナノ粒子−タンパク質共役体の安定性を高める。更に、オリゴヌクレオチド−オリゴヌクレオチド結合の可逆性は、ターゲットと共に形成された複合体を特徴づけるための格別な手法を提供する。加えて、ナノ粒子−タンパク質は、非特異的結合に対してより抵抗性がある（図５３参照）。
【０２５４】
好ましいナノ粒子−タンパク質複合体は、金ナノ粒子を基にしているが、非常に様々なその他の材料（例えば、銀、プラチナ、金及び銀の混合物、磁気粒子、半導体、量子点）を基にしたその他の粒子を用いてもよく、粒子サイズは、上記のように２〜１００ｎｍの範囲であってよい。米国特許出願第０９／３４４，６６７号明細書及びＰＣＴ出願ＷＯ第９８／０４７４０号は両者とも、引用により完全に本明細書に援用されており、適切なナノ粒子と、それらにオリゴヌクレオチドを結合させる方法とを記載している。
【０２５５】
別の実施形態において、ナノ粒子−オリゴヌクレオチド−タンパク質複合体（ＩＩ）は、滑面に固定化したタンパク質など特異的ターゲット分子を検出する際のプローブとして使用される。例えば図４８、４９、５１、及び５４を参照されたい。この目的のために、多数の異なるタンパク質を、異なる別個のスポットにガラススライド上のアレイとして固定化してもよい。多数の連結方法が用いられてもよい。当該技術で周知の１つの方法は、そのガラスを３−アミノプロピルトリエトキシシランと、その後１，４−フェニレンジイソチオシアネートとで処理することである。この配列は、１つ以上のアミノ基を含有する物質に結合させるために用い得る側基のイソチオシアネート基を保持する表面を生成する。アミノ基を含有するターゲットは、この修飾した表面に直接固定化することができる。その他の物質では、アミノアルキル基をターゲットにつないで、必要な反応基を提供することができる。表面上のターゲットの固定化、残余のイソチオシアネート基の不活性化、及び洗浄の後、表面をＩＩのコロイド溶液に暴露する。タンパク質を固定化するための別
の方法は、結合したアルデヒド基を有するガラススライド上にタンパク質を「プリント」して、タンパク質チップを生成することを含む。Ｇ．ＭａｃＢｅａｔｈら，Ｓｃｉｅｎｃｅ，第２８９巻，１７６０−１７６３ページ（２０００年）；Ｎａｔｕｒｅ，２０００年，４０５巻，８３７ページ；及びＡｎａｌ．Ｂｉｏｃｈｅｍ．，第２７８巻，１２３ページは全て、引用により完全に援用されている。タンパク質上のアミノ基は、反応してタンパク質の３次構造を有意に破壊することなく共有結合を形成し、それによりタンパク質は、受容体及びその他のターゲット分子とも反応することができる。或いは、特異的ターゲット分子又は検体は、オリゴヌクレオチドに結合して、検体に結合したオリゴヌクレオチドが支持体に結合したオリゴヌクレオチドの配列に相補的な配列を有するオリゴヌクレオチド−検体共役体を形成する。オリゴヌクレオチドにタンパク質及びその他の物質を共有結合させる方法は多数ある。１つの方法は、チオール修飾オリゴヌクレオチドとストレプトアビジンとを結合させるためのＳＭＰＢ（スルホスクシンイミジル４−［ｐ−マレイミドフェニル］ブチレート）の使用を含む。Ｎｕｃｌｅｉｃ  Ａｃｉｄｓ  Ｒｅｓｅａｒｃｈ，１９９４年，第２２巻，５５３０ページは、引用により完全に援用されている。支持体に結合したオリゴヌクレオチドを、ハイブリダイゼーション条件下で検体に結合したオリゴヌクレオチドと接触させることにより、検体を支持体と結合させてもよい。
【０２５６】
その後、プローブを支持体と接触させる。タンパク質−タンパク質特異的結合相互作用が生じるのに十分な時間を経た後、過剰のナノ粒子共役体を洗い流して、ナノ粒子を検出する。金属性ナノ粒子は、色により又は銀染色による灰色のスポットとして、直接検出してもよい。こうして、特異的タンパク質／受容体結合相互作用を、ガラススライド上でいずれか１つの存在を指示する方法として活用してもよい（図５４）。典型的な実験において、本明細書に記載した高ＤＮＡ密度金ナノ粒子プローブにハイブリダイズさせたビオチン化ＤＮＡに結合したストレプトアビジンを含有する溶液にガラススライドを暴露させることにより、ガラススライドの一部に、相補的ＤＮＡを含むハイブリダイズさせたビオチン化ＤＮＡをプローブし得る。プローブは、ビオチンを含むスライドの一部に結合する。複合化したプローブに関連するシグナルは、銀強化溶液で処理することにより更に発色することができる（図５４参照）。
【０２５７】
上に示したように、有用なＩＩ型のプローブは、機能的認識要素として非常に多様な物質を用いて作製することができる。図４９，５０に示すプローブの合成及び適用例のスキームは、タンパク質−タンパク質相互作用を研究するために図４８に表したものと全く類似している。図４９の一般例として、共役プローブをＩＩ’と呼称し、受容体ユニットをＡと呼称し、固体表面に固定化されたターゲットをＢと呼称する。図４８のシステム及び本明細書に記載の変形例は、図４９に示した一般的システムの特別な例である。
【０２５８】
場合により、非金属ナノ粒子から構築されるＩＩ型のオリゴヌクレオチド−ナノ粒子プローブを用いることが好ましい場合もある。本来蛍光性のナノ粒子を基にしたＩＩ型プローブは、それらの蛍光により観察することができる。その他のナノ粒子は、オリゴヌクレオチドのシースが添加される前、又は後のいずれかに粒子に蛍光標識を付加することにより、蛍光性にしてもよい。
【０２５９】
本発明の別の実施形態において、新規なタンパク質検出方法が提供される。連結ＤＮＡを特異的タンパク質のマーカとして用い得る場合には、タンパク質結合分子を、連結オリゴヌクレオチドにより、金ナノ粒子−オリゴヌクレオチド共役体に接続する。図５５は、レポータＤＮＡとして連結オリゴヌクレオチドを利用するタンパク質検出方法を記載している。この方法において、オリゴヌクレオチドは、各タンパク質粒子が異なるオリゴヌクレオチド配列を有するような方法でタンパク質結合分子により修飾され、その後タンパク質−オリゴヌクレオチド共役体が、ハイブリダイゼーションの結果Ａｕ粒子上に固定化される。例えば、ビオチン化ＤＮＡは、金ナノ粒子−オリゴヌクレオチド共役体上に固定化
されて、ビオチンナノ粒子共役体を生成することができる。ストレプトアビジンの存在において、ビオチン修飾ナノ粒子は、凝集体を形成し、その凝集体は、その他の粒子から容易に分離することができる。その凝集体は、その後ＤＮＡデハイブリダイゼーションにより解離され、レポータＤＮＡがＡｕ粒子及びタンパク質から単離される。各タンパク質結合分子は固有のＤＮＡ配列を有しているため、タンパク質は、ＤＮＡチップの使用など確立されたＤＮＡ検出方法により同定することができる。一旦レポータＤＮＡが単離されると、レポータＤＮＡはＰＣＲにより増幅され得るため、検出限界は非常に低くなり得る。
【０２６０】
これらのナノ粒子−オリゴヌクレオチド−受容体共役体システムの全てに共通する特徴は、試験される成分、例えば図４９の受容体Ａ及びＢの相互作用のためのシグナルが、Ｂに結合するＡと、オリゴヌクレオチドａ’によるオリゴヌクレオチドａの相互作用の両者に基づいて決まることである。オリゴヌクレオチド二本鎖セグメントの解離温度は、相補鎖の長さ及び配列、並びに塩濃度を制御することにより変えることができるため、研究者の意図に従って、オリゴヌクレオチド二本鎖がテストされる成分よりも低温又は高温で解離されるようにシステムを設計することが多くの場合可能である。ここに論じたように、他のナノ粒子に、又はガラス表面に連結するオリゴヌクレオチドとのオリゴヌクレオチド金ナノ粒子プローブのハイブリダイゼーションにより形成した複合体は、通常は狭い温度範囲で解離する。我々の知る限りでは、そのようなシャープな融解推移は、このサイズのオリゴヌクレオチドに由来する複合体としては前例がない。この特性により、ナノ粒子及びオリゴヌクレオチドを基にしたその他のプローブをはじめとするその他のプローブシステムとは別の、図４７におけるこれらのナノ粒子オリゴヌクレオチドプローブが設定される。従って、観察されたシグナルがオリゴヌクレオチド二本鎖の解離を反映するようにＩＶ型（図４８）又はＶ型（図５４）のシステムを設計すれば、解離推移が極めてシャープになる。この特徴により、ＩＶ型及びＶ型の複合体を特徴づけるための特定の寸法が提供される。或いは、ＡとＢとの相互作用の強度に関する情報を得るために、Ａ−Ｂ複合体の初期解離を好適化するシステムを設計することもできる。
【０２６１】
容易に理解できるように、非常に望ましいナノ粒子−オリゴヌクレオチド共役体を、上述のすべての方法を用いて調製することができる。そうすることによって、要求に合わせたハイブリダイゼーション能力を有する安定した共役体を作製することが可能である。
【０２６２】
上記の共役体の任意のものは、上述の核酸検出方法のいずれに使用してもよいし、好ましくは使用される。また、本発明は、上記共役体のうちの任意のものを入れた容器を含むキットも提供する。その上、該共役体は、本発明のナノファブリケーションの方法ならびに核酸分離方法のいずれに使用してもよいし、好ましくは使用される。
【０２６３】
用語「ある」存在とは、「１つ以上の」その存在を表す。例えば、「ある特徴」とは、１つ以上の特徴または少なくとも１つの特徴を表す。したがって、本明細書においては、用語「ある」「１つ以上」および「少なくとも１つ」は互換的に用いられる。用語「含んでなる」「含む」および「有する」は互換的に用いられていることに留意されたい。
（実施例）
実施例１：  オリゴヌクレオチド修飾金ナノ粒子
Ａ：  金ナノ粒子の調製
Ｆｒｅｎｓ，Ｎａｔｕｒｅ  Ｐｈｙｓ．Ｓｃｉ．，第２４１巻，２０ページ（１９７３年）およびＧｒａｂａｒ，Ａｎａｌ．Ｃｈｅｍ．，第６７巻，７３５ページ（１９９５年）に記載のように、ＨＡｕＣｌ４をクエン酸塩で還元して、金コロイド（直径１３ｎｍ）を調製した。簡単に説明すると、すべてのガラス器を王水（３部のＨＣｌ、１部のＨＮＯ３）で洗浄し、ＮａｎｏｐｕｒｅＨ２Ｏでリンス、次いで使用前にオーブンで乾燥させた。ＨＡｕＣｌ４およびクエン酸ナトリウムはオールドリッチケミカル社（Ａｌｄｒｉｃｈ
Ｃｈｅｍｉｃａｌ  Ｃｏｍｐａｎｙ）から購入した。水性ＨＡｕＣｌ４（１ｍＭ、５０
０ｍｌ）を攪拌還流させた。次いで、３８．８ｍＭのクエン酸ナトリウム（５０ｍｌ）を素早く添加した。溶液の色は薄黄色から暗紅色に変わったが、還流を１５分間継続した。室温に冷ました後、赤色溶液をミクロン・セパレーションズ社（Ｍｉｃｒｏｎ  Ｓｅｐａｒａｔｉｏｎｓ  Ｉｎｃ．）の１ミクロンフィルターに通して濾過した。Ａｕコロイドを、Ｈｅｗｌｅｔｔ  Ｐａｃｋａｒｄ  ８４５２Ａダイオードアレイ分光光度計を用いたＵＶ−可視分光法および日立  ８１００透過型電子顕微鏡を用いた透過型電子顕微鏡検査（ＴＥＭ）により特性決定した。直径１３ｎｍの金粒子は、標的および１０〜３５ヌクレオチド範囲のプローブオリゴヌクレオチドと共に凝集させると目に見える変色を生じる。
【０２６４】
Ｂ．オリゴヌクレオチドの合成
ホスホロアミダイト化学を用いる単カラムモードのＭｉｌｌｉｇｅｎｅ  Ｅｘｐｅｄｉｔｅ  ＤＮＡ合成機を用いて１μｍｏｌスケールでオリゴヌクレオチドを合成した。Ｅｃｋｓｔｅｉｎ，Ｆ．（編），Ｏｌｉｇｏｎｕｃｌｅｏｔｉｄｅｓ  ａｎｄ  Ａｎａｌｏｇｕｅｓ：Ａ  Ｐｒａｃｔｉｃａｌ  Ａｐｐｒｏａｃｈ（ＩＲＬ  Ｐｒｅｓｓ，Ｏｘｆｏｒｄ，１９９１年）。すべての溶液はミリジーン社（Ｍｉｌｌｉｇｅｎｅ）（ＤＮＡ合成グレード）から購入した。平均カップリング効率は９８〜９９．８％の範囲であり、最終ジメトキシトリチル（ＤＭＴ）保護基は精製を支援するためにオリゴヌクレオチドから切断しなかった。
【０２６５】
３′−チオール−オリゴヌクレオチドを得るために、チオール修飾剤Ｃ３  Ｓ−Ｓ  ＣＰＧ支持体をグレン・リサーチ社（Ｇｌｅｎ  Ｒｅｓｅａｒｃｈ）から購入し、自動合成機に使用した。固相支持体からの通常の切断の間（５５℃で１６時間）に、ＮＨ４ＯＨ溶液に０．０５Ｍ  ジチオトレイトール（ＤＴＴ）を加えて、３′ジスルフィドをチオールに還元した。逆相高速液体クロマトグラフィー（ＨＰＬＣ）で精製する前に、過剰なＤＴＴを酢酸エチルで抽出して除去した。
【０２６６】
５′−チオールオリゴヌクレオチドを得るために、５′−チオール修飾剤Ｃ６−ホスホロアミダイト試薬をヴァージニア州  ２０１６６、スターリング、ファルコン・プレイス
４４９０１所在のグレン・リサーチ社（Ｇｌｅｎ  Ｒｅｓｅａｒｃｈ，４４９０１  Ｆａｌｃｏｎ  Ｐｌａｃｅ，Ｓｔｅｒｌｉｎｇ，Ｖａ  ２０１６６）から購入した。オリゴヌクレオチドを合成し、最終ＤＭＴ保護を除去した。次いで、１００μｍｏｌの５′チオール変性剤Ｃ６−ホスホロアミダイトに、１ｍｌの無水アセトニトリルを加えた。２００μｌのアミダイト溶液と２００μｌの（合成機から出来たばかりの）アクチベーターとを混合し、まだ固相支持体上の合成オリゴヌクレオチドを含有するカラム上にシリンジで導入し、カラム中で１０分間往復運動させた。次いで、支持体を無水アセトニトリルで３０秒間洗浄（２×１ｍｌ）した。カラムに７００μｌの０．０１６Ｍ  Ｉ２／Ｈ２Ｏ／ピリジン混合物（酸化剤溶液）を導入し、次いで、２つのシリンジを用いてカラム中で３０秒間往復運動させた。次いで、支持体をＣＨ３ＣＮ／ピリジンの１：１混合物（２×１ｍｌ）で１分間洗浄した後、無水アセトニトリル（２×１ｍｌ）で最終洗浄し、その後、カラムを窒素流で乾燥させた。精製を支援するために、トリチル保護基は除去しなかった。
【０２６７】
０．０３Ｍ  Ｅｔ３ＮＨ＋ＯＡｃ−緩衝液（ＴＥＡＡ）、ｐＨ７と共に、１％／分勾配の９５％ＣＨ３ＣＮ／５％ＴＥＡＡを用いて、Ｈｅｗｌｅｔｔ  Ｐａｃｋａｒｄ  ＯＤＳ
ハイパーシル（ｈｙｐｅｒｓｉｌ）カラム（４．６×２００ｍｍ、５ｍｍ粒度）を具備したＤｉｏｎｅｘ  ＤＸ５００システムで、逆相ＨＰＬＣを実施した。流速は１ｍｌ／分、ＵＶ検出は２６０ｎｍであった。ＤＭＴ保護非修飾オリゴヌクレオチドの精製には、分取ＨＰＬＣ（溶離時間２７分）を用いた。緩衝液を回収して蒸発させた後、８０％酢酸で室温下に３０分間処理してオリゴヌクレオチドからＤＭＴを切断した。次いで、溶液を蒸発させてほぼ乾固し、水を加え、酢酸エチルを用いて切断ＤＭＴをオリゴヌクレオチド水溶液から抽出した。オリゴヌクレオチドの量は、２６０ｎｍでの吸光度により定量し、最
終純度を逆相ＨＰＬＣ（溶離時間１４．５分）で評価した。
【０２６８】
３′−チオールオリゴヌクレオチドの精製には同じプロトコルを用いたが、但し、形成されるジスルフィドの量を減少させるためにＤＭＴを抽出した後でＤＴＴを加えた。４℃下に５時間後、酢酸エチルを用いてＤＴＴを抽出し、オリゴヌクレオチドをＨＰＬＣ（溶離時間１５分）で再精製した。
【０２６９】
５′−チオール修飾オリゴヌクレオチドを精製するために、非修飾オリゴヌクレオチドの場合と同じ条件下に分取ＨＰＬＣを実施した。精製後、無水オリゴヌクレオチド試料に、１５０μｌの５０ｍＭ  ＡｇＮＯ３溶液を加えて、トリチル保護基を除去した。試料は、切断が起こると同時に乳白色に変わった。２０分後、ＤＴＴの１０ｍｇ／ｍｌ溶液２００μｌを加えてＡｇを複合体化（反応時間５分）し、試料を遠心して黄色複合体を沈殿させた。次いで、オリゴヌクレオチド溶液（＜５０  ＯＤ）を、（１０塩基を超えるオリゴヌクレオチドの脱塩および緩衝液交換用のＤＮＡ  Ｇｒａｄｅ  Ｓｅｐｈａｄｅｘ  Ｄ−２５  Ｍｅｄｉｕｍを有する）精製用の脱塩ＮＡＰ−５カラム（スウェーデンのウプサラ所在ファルマシア・バイオテク社（Ｐｈａｒａｍａｃｉａ  Ｂｉｏｔｅｃｈ，Ｕｐｐｓａｌａ，Ｓｗｅｄｅｎ））上に移した。５′−チオール修飾オリゴヌクレオチドの量を、ＵＶ−可視分光法により２６０ｎｍでの吸光度を測定して定量した。１０ｍＭ  ＮａＯＨ溶液（ｐＨ１２）と共に、２％／分勾配の１０ｍＭ  ＮａＯＨ、１Ｍ  ＮａＣｌ溶液を用いて、Ｄｉｏｎｅｘ  Ｎｕｃｌｅｏｐａｃ  ＰＡ―１００（４×２５０）カラムでイオン交換ＨＰＬＣを実施して、最終純度を評価した。典型的には、約１９分および２５分の溶離時間で２つのピークを得た（溶離時間はオリゴヌクレオチド鎖長に依存する）。これらのピークはそれぞれチオールオリゴヌクレオチドおよびジスルフィドオリゴヌクレオチドに対応していた。
【０２７０】
Ｃ．オリゴヌクレオチドの金ナノ粒子への付着
上記パートＡに記載のように調製した１７ｎＭ（１５０μｌ）Ａｕコロイドの水溶液を、パートＢに記載のように調製した３．７５μＭ（４６μｌ）３′−チオール−ＴＴＴＧＣＴＧＡと混合し、キャップをした１ｍｌ容量Ｅｐｐｅｎｄｏｒｆバイアル中室温下に２４時間放置した。第２コロイド溶液を３．７５μＭ（４６μｌ）３′−チオール−ＴＡＣＣＧＴＴＧと反応させた。これらのオリゴヌクレオチドは非相補的であることに留意されたい。使用直前に、等量の２種のナノ粒子溶液を合わせた。オリゴヌクレオチドは非相補的であるから、反応は起こらなかった。
【０２７１】
オリゴヌクレオチド修飾ナノ粒子は高温（８０℃）および高塩濃度（１Ｍ  ＮａＣｌ）下に何日も安定であり、粒子の成長は認められなかった。高塩濃度下に安定であることは、そのような条件が本発明の検出法およびナノファブリケーションの基礎を構成するハイブリダイゼーション反応に要求されるために重要である。
実施例２：  ナノ粒子凝集体の形成
Ａ．連結オリゴヌクレオチドの作製
実施例１のパートＢに記載のように、２種（非チオール化）オリゴヌクレオチドを合成した。これらのオリゴヌクレオチドは以下の配列を有していた：
３′ＡＴＡＴＧＣＧＣＧＡ  ＴＣＴＣＡＧＣＡＡＡ（配列番号１）；および
３′ＧＡＴＣＧＣＧＣＡＴ  ＡＴＣＡＡＣＧＧＴＡ（配列番号２）。
【０２７２】
これら２種のオリゴヌクレオチドを１Ｍ  ＮａＣｌ、１０ｍＭ  リン酸緩衝（ｐＨ７．０）溶液中で混合すると、ハイブリダイズして、１２塩基対オーバーラップおよび２つの８塩基対付着末端を有する二本鎖が形成された。付着末端はそれぞれ、実施例１のパートＣで調製したＡｕコロイドに付着しているオリゴヌクレオチドの１つの配列に対して相補的な配列を有していた。
【０２７３】
Ｂ．ナノ粒子凝集体の形成
この実施例のパートＡで作製した連結オリゴヌクレオチド（ＮａＣｌで希釈後の最終濃度０．１７μＭ）を、室温下に、実施例１のパートＣで調製したナノ粒子−オリゴヌクレオチド共役体（ＮａＣｌで希釈後の最終濃度５．１ｎＭ）に加えた。次いで、溶液をＮａＣｌ水溶液で（１Ｍの最終濃度に）希釈し、オリゴヌクレオチドのハイブリダイゼーションに適した条件である１０ｍＭ  リン酸、ｐＨ７で緩衝した。その直後に赤から紫への変色が観察され、続いて沈殿反応が生じた。図６参照。数時間の間に、溶液は透明になり、反応容器の底にピンクがかった灰色の沈殿物が沈殿した。図６参照。
【０２７４】
このプロセスがオリゴヌクレオチドとコロイドを共に含むことを確認するために、沈殿物を回収し、ｐＨ７で緩衝する１Ｍ  ＮａＣｌ水溶液中で（振とうして）再懸濁させた。このようにして、ナノ粒子にハイブリダイズしなかったオリゴヌクレオチドを除去する。次いで、ハイブリダイズしたオリゴデオキシリボヌクレオチドに特徴的な吸光度（２６０ｎｍ）および金粒子間の間隔を表す凝集コロイドに特徴的な吸光度（７００ｎｍ）をモニターして、温度／時間解離実験を行った。図７参照。
【０２７５】
温度を０〜８０℃の間で１℃／分の速度で循環させながら、Ｐｅｌｔｉｅｒ  ＰＴＰ−１  Ｔｅｍｐｅｒａｔｕｒｅ  Ｃｏｎｔｒｏｌｌｅｄ  Ｃｅｌｌ  Ｈｏｌｄｅｒを用いるＰｅｒｋｉｎ−Ｅｌｍｅｒ  Ｌａｍｂｄａ２ＵＶ−可視分光光度計で２６０および７００ｎｍでの吸光度の変化を記録した。１０ｍＭ  リン酸緩衝液を用いてｐＨ７で緩衝し、１Ｍ  ＮａＣｌ濃度のＤＮＡ溶液は、約１吸光度単位（ＯＤ）であった。
【０２７６】
その結果は図８Ａに示されている。温度を０℃〜（二本鎖の解離温度（Ｔｍ）（Ｔｍ＝４２℃）より３８℃高い）８０℃の間で循環させると、コロイドとオリゴヌクレオチドの両方の光学的シグナチャーの間に良好な相関が存在した。何も結合していないＡｕコロイドのＵＶ−可視スペクトルははるかに温度依存度が低かった（図８Ｂ）。
【０２７７】
ポリマーオリゴヌクレオチド−コロイド沈殿物をその融解点より高い温度で加熱すると、肉眼で見える実質的な光学的変化があった。透明溶液は、ポリマー生体材料がデハイブリダイズして水溶液に可溶である非結合コロイドを生成すると、暗紅色に変わった。図８Ａの温度トレースにより証明されるように、このプロセスは可逆的であった。
【０２７８】
対照実験において、１４−Ｔ：１４−Ａ二本鎖は、可逆的Ａｕコロイド粒子の凝集を誘発するには有効でないことが明らかにされた。別の対照実験で、付着末端に４塩基対誤対合がある連結オリゴヌクレオチド二本鎖は、（実施例１のＣ部に記載のように調製し、上記のように反応させた）オリゴヌクレオチド修飾ナノ粒子の可逆的粒子凝集を誘発しないことが判明した。第３の対照実験において、連結オリゴヌクレオチドの付着末端に対して相補的な配列を有し、ナノ粒子と反応させた非チオール化オリゴヌクレオチドは、ナノ粒子を連結オリゴヌクレオチドと合わせたときに可逆凝集を生成しなかった。
【０２７９】
重合／集合体プロセスについてのさらなる事実が沈殿物の透過型電子顕微鏡検査（ＴＥＭ）研究から明らかになった。ＴＥＭは、日立  ８１００透過型電子顕微鏡で実施した。孔の多い炭素格子上に１００μｌのコロイド溶液をスポット
して典型的な試料を調製した。次いで、格子を真空乾燥させ、画像を形成した。ハイブリダイズしたオリゴヌクレオチドを介して結合したＡｕコロイドのＴＥＭ画像は、集合した大きなＡｕコロイド網目構造を示した（図９Ａ）。何も結合していないＡｕコロイドは、同等な条件下には凝集せずに、分散するか、または粒子成長反応を起こす。Ｈａｙａｔ，Ｃｏｌｏｉｄａｌ  Ｇｏｌｄ：Ｐｒｉｎｃｉｐｌｅｓ，Ｍｅｔｈｏｄｓ，ａｎｄ  Ａｐｐｌｉｃａｔｉｏｎｓ（Ａｃａｄｅｍｉｃ  Ｐｒｅｓｓ，Ｓａｎ  Ｄｉｅｇｏ，１９９１年
）。今日までに実施された実験ではコロイド粒子の成長の事実は全く存在しないことに留意されたい；ハイブリダイズしたコロイドは、平均直径が１３ｎｍの著しく一定したサイズを有するようである。
【０２８０】
ＴＥＭにより、三次元凝集体の秩序度の評価を困難にする層の重ね合わせが得られる。しかし、単層の二次元凝集体のもっと小規模の画像から、自己集合体プロセスに関するより多くの事実が得られた（図９Ｂ）。均一な粒子が約６０Å離れている密集凝集体集合体が見られる。この間隔は、用いられた配列を有する剛性オリゴヌクレオチドハイブリッドを介して結合したコロイドに関して予測された９５Å間隔よりいくらか短い。しかし、ナノ粒子上のオリゴヌクレオチドと連結オリゴヌクレオチドとをハイブリダイズさせた後で得られた二本鎖中のニックのために、これらの凝集体は剛性ハイブリッドではなく、極めて可撓性であった。これは、系オーバーラップ鎖を４つから３つに減らす（それによってニックの数を減らす）か、または二本鎖の代わりに三本鎖を用いることにより制御し得る可変要素であることに留意されたい。
実施例３：  オリゴヌクレオチド修飾金ナノ粒子の調製
実施例１に記載のように金コロイド（直径１３ｎｍ）を調製した。チオール−オリゴヌクレオチド［ＨＳ（ＣＨ２）６ＯＰ（Ｏ）（Ｏ−）−オリゴヌクレオチド］も実施例１に記載のように調製した。
【０２８１】
実施例１に記載のチオール−オリゴヌクレオチドを金ナノ粒子に付着させる方法は、満足すべき結果をもたらさない場合があることが判明した。特に、長いオリゴヌクレオチドを用いたとき、オリゴヌクレオチド−コロイド共役体は、診断系に通常存在するバックグラウンドＤＮＡ用のモデルとして用いられる大過剰の高分子量サケ精子ＤＮＡの存在下では安定でなかった。コロイドをチオール−オリゴヌクレオチドに長く暴露すると、サケ精子ＤＮＡに対して安定なオリゴヌクレオチド−コロイド共役体が生成したが、得られた共役体は、満足にハイブリダイズしていなかった。さらなる実験により、共役体が高分子ＤＮＡに対して安定でありかつ満足にハイブリダイズするように任意の長さのチオール−オリゴヌクレオチドを金コロイドに付着させる以下の手順を得た。
【０２８２】
水中の金コロイド（１７ｎＭ）の１ｍｌ溶液を水中の過剰な（３．６８μＭ）チオール−オリゴヌクレオチド（２８塩基長）と混合し、混合物を室温下に１２〜２４時間放置した。次いで、１００μｌの０．１Ｍ  リン酸水素ナトリウム緩衝液、ｐＨ７．０および１００μｌの１．０Ｍ  ＮａＣｌを予備混合して加えた。１０分後、１０μｌの１％水性ＮａＮ３を添加し、混合物をさらに４０時間放置した。この「熟成」ステップは、チオール−オリゴヌクレオチドにより表面被覆面積を増大させて、金表面からオリゴヌクレオチド塩基を置換させるように設計された。その後のアッセイで、４０時間のインキュベーション後に溶液をドライアイス浴中で凍結し、次いで室温下に解凍すると、いくらか透明度が増し、境界がよりはっきりした赤色スポットが得られた。どちらにしても、次ぎに、溶液をＥｐｐｅｎｄｏｒｆ  Ｃｅｎｔｒｉｆｕｇｅ  ５４１４にて１４，０００ｒｐｍで約１５分間遠心して、（２６０ｎｍでの吸光度によって示されている）ほとんどのオリゴヌクレオチドと共に、（５２０ｎｍでの吸光度により示されている）７〜１０％の金コロイドを含有する極めて薄いピンク色の上清と、管の底に密で暗色のゼラチン質残留物を得た。上清を除去し、残留物を約２００μｌの緩衝液（１０ｍＭ  リン酸、１．０Ｍ  ＮａＣｌ）中に再懸濁し、再遠心した。上清溶液を除去した後、残留物を１．０ｍｌの緩衝液（１０ｍＭ  リン酸、０．１Ｍ
ＮａＣｌ）および１０μｌの１％ＮａＮ３水溶液中に入れた。溶液をピペットで数回吸い込んだり、吐出したりして溶解を支援した。得られた赤色マスター溶液は、室温下に数ヶ月間放置し、シリカ薄相クロマトグラフィー（ＴＬＣ）プレート（実施例４参照）上に置き、２Ｍ  ＮａＣｌ、１０ｍＭ  ＭｇＣｌ２、または高濃度のサケ精子ＤＮＡ含有溶液を添加しても、安定であった（すなわち、赤色を保ち、凝集しなかった）。
実施例４：  ナノ粒子−オリゴヌクレオチド共役体のハイブリダイゼーションの促進
実施例３に記載のように、図１１に示されているオリゴヌクレオチド−金コロイド共役体ＩおよびＩＩを調製した。これら２種の共役体のハイブリダイゼーションは極めて緩慢であった。特に、水性０．１Ｍ  ＮａＣｌまたは１０ｍＭ  ＭｇＣｌ２＋０．１Ｍ  ＮａＣｌ中で共役体ＩおよびＩＩ試料を混合し、混合物を室温下に１日放置しても、変色はほとんどまたは全く生じなかった。
【０２８３】
２つの方法がハイブリダイゼーションを改善することが分った。最初の方法では、共役体ＩおよびＩＩの混合物（０．１Ｍ  ＮａＣｌ溶液中に各１５ｎＭを含有）をドライアイス−イソプロピルアルコール浴中で５分間凍結し、次いで混合物を室温下に解凍すると、より高速の結果が得られた。解凍した溶液は、青みを帯びた色を示した。標準Ｃ−１８ＴＬＣシリカプレート（オールテク・アソシエイツ社（Ａｌｌｔｅｃｈ  Ａｓｓｏｃｉａｔｅｓ））上に溶液１μｌをスポットすると、直ぐに濃青色が見られた。ハイブリダイゼーションおよびその結果として起こる凍結−解凍手順により起こった変色は可逆的であった。ハイブリダイズした溶液を８０℃に加熱すると、溶液は赤色に変わり、ＴＬＣプレート上にピンク色のスポットを生成した。次いで、凍結、解凍すると、系は（青色の）ハイブリダイズ状態に戻った（Ｃ−１８ＴＬＣプレート上の溶液とスポット両方共）。溶液を凍結しなかった同様な実験では、Ｃ−１８ＴＬＣプレート上で得られたスポットはピンク色であった。
【０２８４】
高速結果を得る第２の方法は、共役体と標的を温める方法である。例えば、別の実験では、０．１Ｍ  ＮａＣｌ溶液中でオリゴヌクレオチド−金コロイド共役体とオリゴヌクレオチド標的配列とを急速に６５℃に温め、２０分かけて室温に冷ました。Ｃ−１８シリカプレート上にスポットして、乾燥させると、ハイブリダイゼーションを示す青いスポットが得られた。それに対し、共役体と標的を室温下に１時間０．１Ｍ  ＮａＣｌ中でインキュベートしても、ハイブリダイゼーションを示す青色を生成しなかった。０．３Ｍ  ＮａＣｌ中でのハイブリダイゼーションはさらに高速である。
実施例５：  ナノ粒子−オリゴヌクレオチド共役体を用いたアッセイ
図１２Ａ−Ｆに示されているオリゴヌクレオチド−金コロイド共役体１および２は実施例３に記載のように作製し、図１２Ａに示されているオリゴヌクレオチド標的３は、実施例２に記載のように作製した。誤対合標的および欠失標的４、５、６および７は、イリノイ州シカゴ所在のノースウエスタン大学バイオテクノロジー施設（Ｎｏｒｔｈｗｅｓｔｅｒｎ  Ｕｎｉｖｅｒｓｉｔｙ  Ｂｉｏｔｅｃｈｎｏｌｏｇｙ  Ｆａｃｉｌｉｔｙ，Ｃｈｉｃａｇｏ，ＩＬ）から購入した。これらのオリゴヌクレオチドを４０ｎｍｏｌスケールで合成し、逆相Ｃ１８カートリッジ（ＯＰＣ）上で精製した。それらの純度は、イオン交換ＨＰＬＣを実施して定量した。
【０２８５】
ストリンジェントな温度に、急速加熱し、次いで急速に冷却して、選択的ハイブリダイゼーションを達成した。例えば、１５ｎＭの各オリゴヌクレオチド−コロイド共役体１および２と、３ｎｍｏｌの標的オリゴヌクレオチド３、４、５、６または７を含有する１００μｌの０．１Ｍ  ＮａＣｌ＋５ｍＭ  ＭｇＣｌ２を、７４℃に加熱し、以下の表に示されている温度に冷却し、混合物をこの温度で１０分間インキュベートしてハイブリダイゼーションを実施した。次いで、各反応混合物の３μｌ試料をＣ−１８ＴＬＣシリカプレート上にスポットした。（５分間）乾燥させると、ハイブリダイゼーションが起こった場合には濃青色が現われた。
【０２８６】
結果を以下の表１に示す。ピンク色のスポットは陰性テスト（すなわち、ナノ粒子がハイブリダイゼーションによって結合しなかったこと）を示し、青色のスポットは陽性テスト（すなわち、ナノ粒子が両オリゴヌクレオチド−コロイド共役体に関するハイブリダイゼーションにより近接させたこと）を示す。
【０２８７】
【表１】
2006288406.tif 000002
【０２８８】
表１から分るように、６０℃のハイブリダイゼーションでは、完全対合標的３の場合のみ青色スポットが得られた。５０℃のハイブリダイゼーションでは、標的３と６の両方で青色スポットを生成した。４５℃のハイブリダイゼーションでは、標的３、５および６で青色スポットが得られた。
【０２８９】
関連シリーズにおいて、１誤対合Ｔヌクレオチドを含む標的は、５８℃で陽性テスト（青色）を生成し、共役体１および２は６４℃で陰性テスト（赤色）を生成した。同一条件下で、完全対合標的（３）は、どちらの温度下にも陽性テストを生成したが、これは、このテストが完全対合標的と、１誤対合塩基を含む標的とを識別し得ることを示している。
【０２９０】
異なるハイブリダイゼーション法を用いても同様な結果が得られた。特に、凍結、解凍し、次いで急速にストリンジェントな温度に温めることにより、選択的ハイブリダイゼーションが達成された。例えば、１５ｎＭの各オリゴヌクレオチド−コロイド共役体１および２と、１０ｐｍｏｌの標的オリゴヌクレオチド３、４、５、６または７を含有する１００μｌの０．１Ｍ  ＮａＣｌを、ドライアイス−イソプロピルアルコール浴中で５分間凍結し、室温下に解凍し、次いで、急速に以下の表２に示されている温度に冷却し、混合物をこの温度で１０分間インキュベートしてハイブリダイゼーションを実施した。次いで、各反応混合物の３μｌ試料をＣ−１８ＴＬＣシリカプレート上にスポットした。結果を表２に示す。
【０２９１】
【表２】
2006288406.tif 000003
【０２９２】
これらの系の重要な特徴は、温度変化に関連する変色が極めて急激であり、かつ約１℃の温度範囲にわたって発生することである。これは、コロイド共役体が関与する融解および会合プロセスにおける高い協同性を示しており、完全対合配列と１塩基対誤対合を含むオリゴヌクレオチド標的を容易に識別し得ることを示している。
【０２９３】
高い識別度は２つの特徴によるものと考えられる。第１に、陽性シグナルを得るには、標的上の２つの比較的短いプローブオリゴヌクレオチドセグメント（１５ヌクレオチド）の整列が必要である。同等な２成分検出系において、どちらかのセグメント中に誤対合があると、もっと長いプローブ（例えば、３０塩基長のオリゴヌクレオチド）中の誤対合より不安定になる。第２に、溶液中の標的オリゴヌクレオチドとナノ粒子共役体とのハイブリダイゼーションで得られた２６０ｎｍでのシグナルは、ＤＮＡに基づくものではなく、ナノ粒子に基づいている。このシグナルは、多重オリゴヌクレオチド二本鎖によるポリマー網目構造として組織化されたナノ粒子集合体の解離に依存する。これによって、凝集体の解離に関して観察される温度範囲が、標準ＤＮＡ熱変性と比べて狭められる。簡単に説明すると、架橋凝集体中の一部の二本鎖は、ナノ粒子を溶液中に分散させることなく解離し得る。したがって、凝集体を融解させる温度範囲は、ナノ粒子を含まない同等な系の融解に関わる温度範囲（１２℃）に比べて極めて狭い（４℃）。この検出法のさらに顕著かつ有利な点は、Ｃ−１８シリカプレート上で観察される比色応答（＜１℃）の温度範囲である。原則的に、この３成分ナノ粒子をベースとする方法は、標的核酸とハイブリダイズしている一本鎖プローブをベースとする任意の２成分検出系よりも選択的であろう。
【０２９４】
１００μｌのハイブリダイゼーション緩衝液（０．３Ｍ  ＮａＣｌ、１０ｍＭ
リン酸、ｐＨ７）中で、１ｎｍｏｌの標的３を含有するマスター溶液を調製した。この溶液１μｌは、標的オリゴヌクレオチド１０ｐｍｏｌに相当する。マスター溶液からアリコートを取り、ハイブリダイゼーション緩衝液で所望の濃度に希釈して、連続希釈を実施した。表３は、プローブ１および２と異なる量の標的３との混合物３μｌを用いて得た感度を示している。凍結−解凍条件を用いてハイブリダイゼーションを実施した後、これらの溶液の３μｌアリコートをＣ−１８  ＴＬＣプレート上にスポットして、色を定量した。以下の表３において、ピンク色は陰性テストを示し、青色は陽性テストを示す。
【０２９５】
【表３】
2006288406.tif 000004
【０２９６】
この実験は、１０ｆｍｏｌがこの特定の系の検出下限であることを示している。
実施例６：  ナノ粒子−オリゴヌクレオチド共役体を用いたアッセイ
図１３Ｂに示されているように、ＤＮＡ修飾ナノ粒子を修飾透明基板上に吸着させた。この方法は、ＤＮＡハイブリダイゼーション相互作用を用いて、ＤＮＡ修飾ナノ粒子をガラス製基板に付着しているナノ粒子に結合させるステップから成る。
【０２９７】
ガラス製顕微鏡スライドはフィッシャー・サイエンティフック社（Ｆｉｓｈｅｒ  Ｓｃｉｅｎｆｉｔｉｃ）から購入した。先端にダイヤモンドが付いたけがきペンを用いて、スライドを約５×１５ｍｍの部片に切断した。スライドを、５０℃の４：１Ｈ２ＳＯ４：Ｈ２Ｏ溶液中に２０分間浸漬して清浄した。次いで、スライドを、多量の水、次いでエタノールでリンスし、乾燥窒素流下に乾燥させた。スライド表面をチオール末端シランで官能化するために、スライドを脱気エタノール１％（質量）メルカプトプロピル−トリメトキシシラン溶液に１２時間浸漬した。スライドをエタノール溶液から取り出し、エタノール、次いで水でリンスした。直径１３ｎｍの金ナノ粒子を含有する溶液（実施例１に記載の配合物）にナノ粒子を浸漬して、スライドのチオール末端表面上に吸着させた。コロイド溶液中で１２時間後、スライドを取り出し、水でリンスした。得られたスライドは、吸着されたナノ粒子に帰するピンク色を有し、水性金ナノ粒子コロイド溶液と同様なＵＶ−可視吸光度プロファイル（５２０ｎｍでの表面プラズモン吸光度ピーク）を示す。図１４Ａ参照。
【０２９８】
ガラス製スライドを、新たに精製された３′チオールオリゴヌクレオチド（３′チオール  ＡＴＧＣＴＣＡＡＣＴＣＴ［配列番号３３］（実施例１および３に記載のように合成）を含有する０．２ＯＤ（１．７μＭ）溶液中に浸漬して、ＤＮＡをナノ粒子修飾表面に付着させた。１２時間浸漬させた後、スライドを取り出し、水でリンスした。
【０２９９】
検体ＤＮＡ鎖がナノ粒子を修飾表面に結合させる能力を証明するために、連結オリゴヌクレオチドを調製した。（実施例２に記載のように調製した）連結オリゴヌクレオチドは、既に基板表面上に吸着されているＤＮＡ（配列番号３３）と相補的な１２ｂｐ末端を有する配列を含む２４ｂｐ長（５′ＴＡＣＧＡＧＴＴＧＡＧＡＡＴＣＣＴＧＡＡＴＧＣＧ）［配列番号３４］であった。次いで、基板を、連結オリゴヌクレオチド（０．４ＯＤ、１．７μＭ）を含有するハイブリダイゼーション緩衝液（０．５Ｍ  ＮａＣｌ，１０ｍＭ  リン酸緩衝液ｐＨ７）溶液中に１２時間浸漬した。基板を取り出し、類似緩衝液でリンスした後、基板を、基板に付着している連結オリゴヌクレオチドのハイブリダイズしていない部分と相補的なオリゴヌクレオチド（ＴＡＧＧＡＣＴＴＡＣＧＣ５′チオール［配列番号３５］）（実施例３に記載のように調製）で修飾された直径１３ｎｍの金ナノ粒子を含有する溶液中に浸漬した。１２時間浸漬した後、基板を取り出し、ハイブリダイゼーション緩衝液でリンスした。基板の色は紫色に変わっており、５２０ｎｍでのＵＶ−可視吸光度はほぼ二倍になった（図１４Ａ）。
【０３００】
オリゴヌクレオチド修飾金ナノ粒子が、連結オリゴヌクレオチドとのＤＮＡハイブリダイゼーション相互作用によりオリゴヌクレオチド／ナノ粒子修飾表面に付着したことを確認するために、融解曲線を作成した。融解実験のために、基板を１ｍｌのハイブリダイゼーション緩衝液を含有するキュベットに入れ、実施例２のパートＢで用いたものと同じ装置を用いた。基板の温度を０．５℃／分の速度で増大させながら、ナノ粒子に帰する吸光度シグナル（５２０ｎｍ）をモニターした。温度が６０℃を越えたときに、ナノ粒子のシグナルは劇的に低下した。図１４Ｂ参照。シグナルの一次導関数は６２℃の融解温度を示したが、これは、ナノ粒子を含まない溶液中でハイブリダイズした３つのＤＮＡ配列に関して見られた温度と一致する。図１４Ｂ参照。
実施例７：  ナノ粒子−オリゴヌクレオチド共役体を用いたアッセイ
図１５Ａ−Ｇに示されている検出系は、２種のプローブ１および２が相補的標的４上に末端同士で整列するように設計した。これは、２つのプローブが標的鎖上に近接して整列している実施例５に記載の系とは異なる（図１２Ａ−Ｆ参照）。
【０３０１】
図１５Ａ−Ｇに示されているオリゴヌクレオチド−金ナノ粒子共役体は、実施例３に記載のように調製したが、但し、ナノ粒子は、ハイブリダイゼーション緩衝液（０．３Ｍ  ＮａＣｌ、１０ｍＭ  リン酸、ｐＨ７）に再分散させた。最終ナノ粒子−オリゴヌクレオチド共役体濃度は、赤色のナノ粒子を生成する５２２ｎｍでの表面プラズモンバンド強度の低下を測定して、１３ｎＭであると予測した。図１５Ａ−Ｇに示されているオリゴヌクレオチド標的は、イリノイ州エバンストン所在のノースウエスタン大学バイオテクノロジー施設（Ｎｏｒｔｈｗｅｓｔｅｒｎ  Ｕｎｉｖｅｒｓｉｔｙ  Ｂｉｏｔｅｃｈｎｏｌｏｇｙ  Ｆａｃｉｌｉｔｙ，Ｅｖａｎｓｔｏｎ，ＩＬ）から購入した。
【０３０２】
１３ｎＭ  オリゴヌクレオチド−ナノ粒子共役体１および２を含有するハイブリダイゼーション緩衝液１５０μｌと、６０ｐｍｏｌ（６０μｌ）の標的４とを混合すると、溶液の色は直ぐに赤色から紫色に変化した。この変色は、金ナノ粒子の大きなオリゴヌクレオチド結合ポリマー網目構造の形成の結果として起こり、これは、ナノ粒子の表面プラズモン共鳴の赤色シフトをもたらす。溶液を２時間にわたって放置すると、大きな巨視的性質の凝集体の沈殿が観察された。懸濁凝集体を含む溶液の「融解分析」を実施した。「融解分析」を実施するために、溶液をハイブリダイゼーション緩衝液で１ｍｌに希釈し、温度を２５℃から７５℃まで上昇させながら、１分／１℃の保持時間で、２６０ｎｍでの凝集体の光学シグナチャーを１分間隔で記録した。５３．５℃の「融解温度」（Ｔｍ）で、オリゴヌクレオチド−ナノ粒子ポリマーとしての凝集体の特性決定と一致する、特徴的な急激な転移（半値全幅、一次導関数のＦＷ１／２＝３．５℃）が観察された。これは、ナノ粒子を含まないオリゴヌクレオチドに関して観察されたもっと広幅の転移（Ｔｍ＝５４℃、ＦＷ１／２＝〜１３．５℃）に関連するＴｍに十分匹敵する。ナノ粒子を含む分析と類似の条件下に、ナノ粒子を含まないオリゴヌクレオチド溶液の「融解分析」を実施したが、但し、温度は１０℃から８０℃まで増大させた。また、溶液の各オリゴヌクレオチド成分は１．０４μＭであった。
【０３０３】
系の選択性をテストするために、プローブ１と２の完全相補体４から形成された凝集体のＴｍを、１単塩基誤対合、欠失または挿入を含む標的から形成された凝集体のＴｍ′と比較した（図１５Ａ−Ｇ参照）。不完全標的を含むすべての金ナノ粒子−オリゴヌクレオチド凝集体は、種々の凝集体のＴｍ値によって証明されているように、完全相補体から形成された凝集体と比べて、有意な測定可能不安定化を示した（図１５Ａ−Ｇ参照）。不完全標的を含有する溶液は、５２．５℃に保持された水浴に入れたときのそれらの色によって完全相補体を含有する溶液から容易に区別し得る。この温度は、誤対合ポリヌクレオチドのＴｍより高く、したがって、完全標的を含有する溶液のみがこの温度下に紫色を呈した。半相補的標的を含むプローブ溶液に関しても「融解分析」を実施した。２６０ｎｍで
の吸光度は極くわずかに増大したことが観察された。
【０３０４】
次いで、ハイブリダイゼーション緩衝液中に５０μｌの各プローブ（１３ｎＭ）を含有する溶液に、２μｌ（２０ｐｍｏｌ）の各オリゴヌクレオチド標的（図１５Ａ−Ｇ参照）を加えた。室温下に１５分間放置した後、溶液を、温度制御水浴に移し、以下の表４に示されている温度下に５分間インキュベートした。次いで、各反応混合物の３μｌ試料をＣ−１８シリカプレート上にスポットした。凝集、したがって変色を誘発させるためには両プローブを標的上で整列させる必要があることを証明するために、２回の対照実験を行った。１回目の対照実験は、標的が存在しないプローブ１とプローブ２とから構成した。２回目の対照実験は、一方のプローブ配列のみと相補的な標的３を含むプローブ１とプローブ２とから構成した（図１５Ｂ参照）。結果は以下の表４に示されている。ピンク色のスポットは陰性テストを示し、青色のスポットは陽性テストを示している。
【０３０５】
注目すべきは、肉眼で検出し得る比色変化は、１℃未満にわたって発生し、それによって、完全標的４は、誤対合（５および６）、末端欠失（７）および２種のオリゴヌクレオチドプローブが出会う標的個所での１単塩基の挿入（８）を有する標的から容易に区別し得る（表４参照）ことである。比色変化Ｔｃは、Ｔｍと温度では近いが、同一ではない。どちらの対照の場合も、すべての温度下に観察されたピンクがかった赤色によって証明されるように、溶液中の粒子の凝集または不安定性の徴候はなく、すべての温度下のプレートテストで陰性スポット（ピンク色）を示した（表４）。
１単塩基挿入標的８が完全相補性標的４から区別し得るという観察結果は、２種のプローブ配列を有する挿入鎖の完全相補性を考えれば、本当に注目すべきことである。８およびナノ粒子プローブから形成された凝集体の不安定化は、２つの短いプローブの使用と、完全相補性標的にハイブリダイズしたときにプローブの末端が出会う２つのチミジン塩基間の塩基の積み重ねの喪失とによるようである。同等条件（Ｔｍ＝５１℃）下に３塩基対挿入（ＣＣＣ）を含む標的をプローブとハイブリダイズさせると、類似の結果が観察された。実施例５で上述した系において、塩基挿入を有する標的は、完全相補性標的から区別できなかった。したがって、この実施例に記載されている系は選択性の点で極めて好ましい。また、この系は、増幅技術を用いずにおよそ１０ｆｍｏｌの実施例５に記載の系と同じ感度を示した。
【０３０６】
これらの結果は、標的鎖に沿った任意の１単塩基誤対合と共に、標的鎖への任意の挿入をも検出し得ることを示している。変色を検出し得る温度範囲は極めて急勾配であり、変化は極めて狭い温度範囲にわたって生じる。この急激な変化は、標的オリゴヌクレオチド鎖を介して結合された大きなコロイド網目構造が関与する融解プロセスに大きな協同度が存在することを示している。これは、データで示されているように顕著な選択性をもたらす。
【０３０７】
【表４】
2006288406.tif 000005
【０３０８】
実施例８：  ナノ粒子−オリゴヌクレオチド共役体を用いたアッセイ
「充填」二本鎖オリゴヌクレオチドとのハイブリダイゼーションを含む１式の実験を行った。図１６Ａに示されているナノ粒子−オリゴヌクレオチド共役体１および２を、図１６Ａ−Ｃに示されているような種々の長さの標的（２４、４８および７２塩基長）および相補的フィラーオリゴヌクレオチドと共にインキュベートした。条件は、その他の点では、実施例７に記載の通りであった。また、オリゴヌクレオチドとナノ粒子−オリゴヌクレオチド共役体は実施例７に記載のように調製した。
【０３０９】
予測したように、異なる反応溶液は、ハイブリダイゼーション後に、金ナノ粒子の間隔依存性光学特性による顕著に異なる光学特性を有していた。以下の表５参照。しかし、これらの溶液をＣ−１８  ＴＬＣプレート上にスポットして、室温または８０℃で乾燥させると、標的オリゴヌクレオチドの長さや金ナノ粒子間の間隔とは無関係に、青色を呈色した。表５参照。これは、固相支持体がハイブリダイズしたオリゴヌクレオチド−ナノ粒子共役体の凝集を促進するために起こると考えられる。これは、溶液をＴＬＣプレート上にスポットすることにより、金ナノ粒子間の間隔がかなり（少なくとも７２塩基）になるが、それでも比色検出が可能であることを証明している。
【０３１０】
【表５】
2006288406.tif 000006
【０３１１】
この実施例や他の実施例で観察された変色は、金ナノ粒子間の間隔（粒子間間隔）がナノ粒子の直径とほぼ同じかそれより小さいときに起こる。したがって、ナノ粒子のサイズ
、ナノ粒子に付着しているオリゴヌクレオチドのサイズ、およびナノ粒子を標的核酸にハイブリダイズさせるときのナノ粒子の間隔は、オリゴヌクレオチド−ナノ粒子共役体が核酸標的とハイブリダイズして凝集体を形成するときに変色が観察可能であるかどうかに影響を与える。例えば、１３ｎｍの直径を有する金ナノ粒子は、長さが１０〜３５ヌクレオチドの標的配列とハイブリダイズするように設計されたナノ粒子に付着しているオリゴヌクレオチドを用いて凝集させると、変色を生じるであろう。ナノ粒子を標的核酸にハイブリダイズさせたときに変色を生じさせるのに適したナノ粒子間間隔は、結果が証明しているように、凝集の度合いに応じて異なるであろう。これらの結果はさらに、固体表面が既に凝集している試料の凝集をさらに促進し、金ナノ粒子をさらに近接させることを示している。
【０３１２】
金ナノ粒子に関して観察された変色は、金の表面プラズモン共鳴のシフトや広がりによるものであり得る。この変色が直径が約４ｎｍ未満の金ナノ粒子に関して起こる可能性はありそうにない。というのは、核酸の特異的検出に必要なオリゴヌクレオチドの長さがナノ粒子の直径を超えるからである。
実施例９：  ナノ粒子−オリゴヌクレオチド共役体を用いたアッセイ
それぞれプローブ１と２（図１２Ａ）から５μｌを緩衝液（１０ｍＭ  リン酸、ｐＨ７）と合わせて０．１Ｍ  ＮａＣｌの最終濃度とし、この溶液にヒト尿１μｌを添加した。この溶液を凍結、解凍し、次いでＣ−１８  ＴＬＣプレート上にスポットしたが、青色は発生しなかった。１２．５μｌの各プローブと、２．５μｌのヒト尿を含有する類似溶液に、０．２５μｌ（１０ｐｍｏｌ）の標的３（図１２Ａ）を加えた。溶液を凍結、解凍し、次いでＣ−１８  ＴＬＣプレート上にスポットすると、青色スポットが得られた。
【０３１３】
ヒト唾液の存在下で類似実験を行った。１２．５μｌの各プローブ１および２と、２および２．５μｌの標的３を含有する溶液を７０℃に加熱した。室温に冷ました後、２．５μｌの唾液溶液（水で１：１０希釈したヒト唾液）を加えた。得られた溶液を凍結、解凍し、次いで、Ｃ−１８  ＴＬＣプレート上にスポットした後、プローブと標的のハイブリダイゼーションを示す青色スポットが得られた。標的を加えなかった対照実験では、青色スポットは観察されなかった。
実施例１０：  ナノ粒子−オリゴヌクレオチド共役体を用いたアッセイ
図１３Ａに示されているようにアッセイを実施した。先ず、フィッシャー・サイエンティフィック社から購入したガラス製顕微鏡スライドを先端にダイヤモンドが付いたけがきペンで約５×１５ｍｍの部片に切断した。スライドを５０℃の４：１のＨ２ＳＯ４：Ｈ２Ｏ２溶液中に２０分間浸漬して清浄した。次いで、スライドを多量の水、次いでエタノールでリンスし、乾燥窒素流下に乾燥させた。改変した文献記載手順（Ｃｈｒｉｓｅｙら，Ｎｕｃｌｅｉｃ  Ａｃｉｄｓ  Ｒｅｓ．，第２４巻，３０３１−３０３９ページ（１９９６年））を用いてチオール修飾ＤＮＡをスライド上に吸着させた。先ず、スライドを、室温下に、Ｎａｎｏｐｕｒｅ水中の１ｍＭ酢酸中のトリメトキシシリルプロピルジエチルトリアミン１％溶液（ＤＥＴＡ、ペンシルベニア州ブリストル所在のユナイテッド・ケミカル・テクノロジー社（Ｕｎｉｔｅｄ  Ｃｈｅｍｉｃａｌ  Ｔｅｃｈｎｏｌｏｇｙ，Ｂｒｉｓｔｏｌ，ＰＡ）から購入）中に２０分間浸漬した。スライドを水、次いでエタノールでリンスした。乾燥窒素流で乾燥させた後、温度制御加熱ブロックを用いて１２０℃で５分間焼成した。スライドを冷まし、次いで、室温下に２時間、８０：２０メタノール：ジメトキシスルホキシド中１ｍＭのスクシンイミジル−４−（マレイミドフェニル）−ブチレート（ＳＭＰＢ、シグマ・ケミカルズ社（Ｓｉｇｍａ  Ｃｈｅｍｉｃａｌｓ）から購入）中に浸漬した。ＳＭＰＢ溶液から取り出して、エタノールでリンスした後、ＳＭＰＢ架橋剤と結合しなかったアミン部位に以下のようにキャップ形成した。先ず、スライドを、１０％  １−メチルイミダゾールを含有する８：１  ＴＨＦ：ピリジン溶液中に５分間浸漬した。次いで、スライドを、９：１  ＴＨＦ：無水酢酸溶液中に５分間浸漬した。これらのキャッピング溶液は、ヴァージニア州スターリング所在のグレン・リサーチ社から購入
した。スライドをＴＨＦ、次いでエタノール、最後に水でリンスした。
【０３１４】
修飾ガラス製スライドを、新たに精製されたオリゴヌクレオチド（３′チオールＡＴＧＣＴＣＡＡＣＴＣＴ［配列番号３３］を含有する０．２ＯＤ（１．７μＭ）溶液中に浸漬して、ＤＮＡを表面に付着させた。１２時間浸漬した後、スライドを取り出し、水でリンスした。
【０３１５】
検体ＤＮＡ鎖がナノ粒子を修飾基板表面に結合させる能力を証明するために、連結オリゴヌクレオチドを調製した。連結オリゴヌクレオチドは、既に基板表面上に吸着されているＤＮＡと相補的な１２ｂｐ末端を含む配列を有する２４ｂｐ長（５′ＴＡＣＧＡＧＴＴＧＡＧＡＡＴＣＣＴＧＡＡＴＧＣＧ）［配列番号３４］であった。次いで、基板を、連結オリゴヌクレオチド（０．４ＯＤ、１．７μＭ）を含有するハイブリダイゼーション緩衝液（０．５Ｍ  ＮａＣｌ，１０ｍＭ
リン酸緩衝液ｐＨ７）溶液中に１２時間浸漬した。基板を取り出し、類似緩衝液でリンスした後、基板を、基板に付着している連結オリゴヌクレオチドのハイブリダイズしていない部分と相補的なオリゴヌクレオチド（ＴＡＧＧＡＣＴＴＡＣＧＣ５′チオール［配列番号３５］）で修飾されている直径１３ｎｍの金ナノ粒子を含有する溶液中に浸漬した。１２時間浸漬した後、基板を取り出し、ハイブリダイゼーション緩衝液でリンスした。ガラス製基板の色は透明な無色から透明なピンク色に変わっていた。図１９Ａ参照。
【０３１６】
スライドを上記のような連結オリゴヌクレオチド溶液に浸漬し、次いで、オリゴヌクレオチド（３′チオールＡＴＧＣＴＣＡＡＣＴＣＴ［配列番号３３］）が付着している直径１３ｎｍの金ナノ粒子を含有する溶液に浸漬して、スライドに追加のナノ粒子層を加えた。１２時間浸漬した後、上記のように、スライドをナノ粒子溶液から取り出し、リンスして、ハイブリダイゼーション溶液中に浸漬した。スライドの色は、はっきり分るほど赤色が濃くなっていた。図１９Ａ参照。最終ナノ粒子層としてオリゴヌクレオチド（ＴＡＧＧＡＣＴＴＡＣＧＣ５′チオール［配列番号３５］）で修飾した１３ｎｍの金ナノ粒子を用いて連結オリゴヌクレオチドおよびナノ粒子浸漬手順を繰り返して最終ナノ粒子層を加えた。この場合も、色は濃くなり、５２０ｎｍのＵＶ−可視吸光度は増大した。図１９Ａ参照。
【０３１７】
オリゴヌクレオチド修飾金ナノ粒子が連結オリゴヌクレオチドとのＤＮＡハイブリダイゼーション相互作用によりオリゴヌクレオチド修飾表面に付着したことを確認するために、融解曲線を作成した。融解実験のために、スライドを、１．５ｍｌのハイブリダイゼーション緩衝液を含有するキュベットに入れ、実施例２のパートＢで用いたものと類似の装置を用いた。基板の温度を２０℃から８０℃まで増大させながら、１℃／１分の保持時間で、ナノ粒子に帰する吸光度シグナル（５２０ｎｍ）をモニターした。温度が５２℃を越えたとき、ナノ粒子のシグナルは劇的に低下した。図１９Ｂ参照。シグナルの一次導関数は、５５℃の融解温度を示したが、これは、溶液中でハイブリダイズしたオリゴヌクレオチド−ナノ粒子共役体と連結オリゴヌクレオチドに関して見られた温度と一致する。図１９Ｂ参照。
実施例１１：  プローブとしてナノ粒子−オリゴヌクレオチド共役体を用いたポリリボヌクレオチドアッセイ
これまでの実施例は、アッセイにおける標的としてオリゴ−デオキシリボヌクレオチドを利用した。本実施例は、ナノ粒子−オリゴヌクレオチド共役体をポリリボヌクレオチドアッセイにおけるプローブとして用い得ることを証明する。ポリ（ｒＡ）（０．００４２６０単位）の溶液１μｌを、５′末端のメルカプトアルキルリンカーを介してｄＴ２０（チミジレート残基を含有する２０ｍｅｒオリゴヌクレオチド）に結合している１００μＬの金ナノ粒子（粒子中〜１０ｎＭ）に加えて、実験を行った。結合手順は、実施例３に記載のものであった。実施例４に記載のように、ドライアイス／イソプロピルアルコール浴
中で凍結し、室温下に解凍し、Ｃ１８  ＴＬＣプレート上にスポットした後、ハイブリダイゼーションによるナノ粒子の凝集の特徴を示す青色スポットが観察された。標的の不在下に実施した対照実験では、青色スポットではなく、ピンク色のスポットを得た。
実施例１２：  ナノ粒子−オリゴヌクレオチド共役体を用いた炭疽菌保護抗原セグメントのアッセイ
多くの場合、ＰＣＲによる二本鎖ＤＮＡ標的の増幅にはアッセイに十分な材料を提供することが必要である。本実施例は、ナノ粒子−オリゴヌクレオチド共役体が、ＤＮＡ鎖をその相補体の存在下にアッセイする（すなわち、二本鎖標的の熱デハイブリダイゼーション後に一本鎖に関してアッセイする）ために使用し得、かつＰＣＲ反応から得られたアンプリコンを認識して、特異的に結合し得ることを証明する。
【０３１８】
炭疽菌の保護抗原セグメントの１４１塩基対二本鎖アンプリコンを含有するＰＣＲ溶液は海軍省（Ｎａｖｙ）から提供された（図１２に示されている配列）。このアンプリコンのアッセイは、Ｑｉａｑｕｉｃｋ  Ｎｕｃｌｅｏｔｉｄｅ  Ｒｅｍｏｖａｌ  Ｋｉｔ（カリフォルニア州サンタ・クラリタ所在のキアゲン社（Ｑｉａｇｅｎ，Ｉｎｃ．，Ｓａｎｔａ  Ｃｌａｒｉｔａ，ＣＡ））およびこのキット用の標準プロトコルを用いて、１００μｌのＰＣＲ溶液からＤＮＡを単離して実施したが、但し、ＤＮＡの溶離は、キットで提供された緩衝液を用いるのではなく、ｐＨ８．５の１０ｍＭ  リン酸緩衝液を用いて実施した。次いで、Ｓｐｅｅｄ  Ｖａｃ（サバント社（Ｓａｖａｎｔ））上で溶離液を蒸発乾固した。この残留物に、２種の異なるオリゴヌクレオチド−ナノ粒子プローブ（図２３参照）からなる２種の各溶液を等量混合して調製した５μｌのマスター混合物を添加した。各オリゴヌクレオチド−ナノ粒子プローブは、実施例３に記載のように調製した。マスター混合物を形成するために合わせたプローブ溶液は、１０μｌの２Ｍ  ＮａＣｌおよび５μｌのオリゴヌクレオチドブロッカー溶液（０．３Ｍ  ＮａＣｌ、１０ｍＭ  リン酸、ｐＨ７．０溶液中５０ｐｍｏｌの各ブロッカーオリゴヌクレオチド（図２３および以下参照））を、５μｌの全強度（約１０ｎＭ）のナノ粒子−オリゴヌクレオチド溶液に加えて調製した。アンプリコン−プローブ混合物を３分間で１００℃に加熱し、次いで、ドライアイス／エタノール浴中で凍結し、室温に解凍した。小アリコート（２μｌ）をＣ１８  ＴＬＣプレート上にスポットし、乾燥させた。ハイブリダイゼーションを示す濃い青色のスポットを得た。
【０３１９】
アンプリコン標的の不在下、プローブ１の不在下、プローブ２の不在下、または塩化ナトリウムの不在下に、同様な方法で対照テストを実施したが、すべて陰性、すなわち、ピンク色のスポットを得た。同様に、保護抗原セグメントの代わりに炭疽菌の致死因子セグメント由来のＰＣＲアンプリコンを含むプローブ１および２を用いて実施したテストは陰性（ピンク色のスポット）。これらの対照により、どちらのプローブも必要不可欠であり、ハイブリダイゼーションに適した塩条件が必要であり、かつテストは特定の標的配列特異的であることが確認された。
【０３２０】
初期二本鎖標的の第２鎖（すなわち、標的鎖と相補的な鎖）がプローブに結合するセグメントの外側の標的核酸領域に結合するのを阻止するためにオリゴヌクレオチドブロッカーを付加した（配列に関しては図２３参照）。というのは、そのような結合はナノ粒子オリゴヌクレオチドプローブと標的鎖との結合に干渉するからである。この実施例では、ブロッカーオリゴヌクレオチドは、プローブによって被覆されない領域の一本鎖標的と相補的であった。代替計画は、プローブオリゴヌクレオチドと競合する領域外のＰＣＲ相補鎖（標的鎖と相補的な鎖）と相補的なブロッカーオリゴヌクレオチドを用いるものである。実施例１３：  ＰＣＲ溶液からアンプリコンを単離しないＰＣＲアンプリコンの直接アッセイ
実施例１２に記載の手順は、ナノ粒子−オリゴヌクレオチドプローブを付加する前にＰＣＲ溶液からＰＣＲアンプリコンを分離するステップを含むものであった。多くの目的の
ためには、前以てポリヌクレオチド産物を単離することなく、ＰＣＲ溶液中で直接アッセイを実施し得ることが望ましいであろう。そのようなアッセイ用のプロトコルが開発されており、それを以下に説明する。このプロトコルは、Ａｍｐｌｉｔａｑ  ＤＮＡポリメラーゼを含むＧｅｎｅＡｍｐ  ＰＣＲ
Ｒｅａｇｅｎｔ  Ｋｉｔを用い、標準条件下に誘導されたいくつかのＰＣＲ産物を使って首尾良く実施されている。
【０３２１】
５０μｌのＰＣＲ試料溶液に、２種の金ナノ粒子−オリゴヌクレオチドプローブ（それぞれ０．００８Ａ５２０単位）の混合物５μｌを添加し、次いで、１μｌのブロッカーオリゴヌクレオチド（各１０ｐｍｏｌ）と、５μｌの５Ｍ  ＮａＣｌと、２μｌの１５０ｍＭ  ＭｇＣｌ２を加えた。この混合物を１００℃下に２分間加熱して二本鎖標的の鎖を分離し、管を直接冷浴（例えば、ドライアイス／エタノール）に２分間浸漬し、次いで、管を取り出して、溶液を室温下に解凍した（凍結−解凍サイクルにより、プローブと標的オリゴヌクレオチドとのハイブリダイゼーションが容易になる）。最後に、数μｌの溶液をプレート（例えば、Ｃ１８  ＲＰ  ＴＬＣプレート、シリカプレート、ナイロン膜など）上にスポットした。例の通り、青色はＰＣＲ溶液中の標的核酸の存在を示し、ピンク色はこの標的に関して陰性である。
実施例１４：  ナノ粒子−オリゴヌクレオチド共役体の集合体を用いた、デハイブリダイゼーションを行わない二本鎖オリゴヌクレオチドの直接認識
これ以前の実施例では、ナノ粒子に結合している一本鎖オリゴヌクレオチドプローブと相互作用させる一本鎖を生成するために、二本鎖標的を加熱してデハイブリダイズさせた。本実施例は、三本鎖複合体を形成し得る場合、前以て標的をデハイブリダイズさせなくても、二本鎖オリゴヌクレオチド配列がナノ粒子によって認識され得ることを証明する。
【０３２２】
２種の異なる系、ポリＡ：ポリＵおよびｄＡ４０：ｄＴ４０を用い、１００μｌの緩衝液（０．１Ｍ  ＮａＣｌ、１０ｍＭ  リン酸、ｐＨ７．０）中に０．８Ａ２６０単位の標的二本鎖を含有する溶液１μｌを、０．３Ｍ  ＮａＣｌ、１０ｍＭ  リン酸緩衝液（ｐＨ７．０）中のＡｕ−ｓｄＴ２０ナノ粒子−オリゴヌクレオチド共役体（粒子中〜１０ｎＭ；実施例１１参照）のコロイド溶液１００μｌに加えて、テストを実施した。その後、管をドライアイス／イソプロピルアルコール浴中に浸漬して急速凍結し、管を浴から取り出して解凍して、室温（２２℃）下に放置し、次いで、３μｌの溶液をＣ１８  ＴＬＣプレート上にスポットして、ナノ粒子のハイブリダイゼーションおよび凝集の特徴を示す青色のスポットを得た。
【０３２３】
このテストの原理は、（この実施例ではピリミジンオリゴヌクレオチドを担持する）ナノ粒子プローブが、配列特異的に、二本鎖標的に沿ったプリンオリゴヌクレオチド／ピリミジンオリゴヌクレオチド部位で結合することである。各二本鎖体上の多くの結合部位が利用可能なので、結合によって、ナノ粒子凝集体が形成される。これらの結果は、ナノ粒子プローブを含む三本鎖複合体をベースとするこのアッセイが、オリゴリボヌクレオチド二本鎖標的にも、オリゴデオキシリボヌクレオチド二本鎖標的にも機能することを示している。
実施例１５：  蛍光検出と比色検出とを用いるアッセイ
すべてのハイブリダイゼーション実験は、０．３Ｍ  ＮａＣｌ、１０ｍＭ  リン酸、ｐＨ７．０、緩衝液中で実施した。ＡｃｅｔａｔｅＰｌｕｓＴＭ濾過メンブレン（０．４５μｍ）は、マサチューセッツ州ウエストボロ所在のミクロン・セパレ−ションズ社（Ｍｉｃｒｏｎ  Ｓｅｐａｒａｔｉｏｎｓ  Ｉｎｃ．，Ｗｅｓｔｂｏｒｏ，ＭＡ）から購入した。アルキルアミン官能化ラテックスミクロスフェア（３．１μｍ）は、インディアナ州フィッシャーズ所在のバングス・ラボラトリーズ社（Ｂａｎｇｓ  Ｌａｂｏｒａｔｏｒｉｅｓ，Ｆｉｓｈｅｒｓ，ＩＮ）から購入した。Ａｍｉｎｏ−Ｍｏｄｉｆｉｅｒ  Ｃ７  ＣＰＧ固相支持体（グレン・リサーチ社）およびＥｘｐｅｄｉｔｅ  ８９０９合成機上の５′
−フルオロセインホスホロアミダイト（６−ＦＡＭ，グレン・リサーチ社）を使う標準ホスホロアミダイト化学（Ｅｃｋｓｔｅｉｎ編，Ｏｌｉｇｏｎｕｃｌｅｏｔｉｄｅｓ  ａｎｄ  Ａｎａｌｏｇｕｅｓ，第１版，Ｏｘｆｏｒｄ  Ｕｎｉｖｅｒｓｉｔｙ，Ｎｅｗ  Ｙｏｒｋ，Ｎ．Ｙ．，１９９１年）を用いて、３′末端をアルキルアミノ基で官能化した発蛍光団標識オリゴヌクレオチドを合成し、逆相ＨＰＬＣで精製した。これらのオリゴヌクレオチドを、Ｃｈａｒｒｅｙｒｅら，Ｌａｎｇｍｕｉｒ，第１３巻，３１０３−３１１０ページ（１９９７年）に記載のようにジチオ尿素結合を生成するジイソチオシアネートカップリングを用いて、アミン官能化ラテックスミクロスフェアに付着させた。簡単に説明すると、１０００倍過剰の１，４−フェニレンジチオシアネートのＤＭＦ溶液を、アミノ修飾オリゴヌクレオチドの水性ホウ酸緩衝液（０．１Ｍ、ｐＨ９．３）に加えた。数時間後、過剰な１，４−フェニレンジイソチオシアネートをブタノールで抽出し、水溶液を凍結乾燥した。活性化オリゴヌクレオチドをホウ酸緩衝液に再溶解させて、炭酸緩衝液（０．１Ｍ、ｐＨ９．３、１Ｍ  ＮａＣｌ）中でアミノ官能化ラテックスミクロスフェアと反応させた。１２時間後、粒子を遠心分離し、緩衝塩類溶液（０．３Ｍ  ＮａＣｌ、１０ｍＭ
リン酸、ｐＨ７．０）で３回洗浄した。５′−オリゴヌクレオチド修飾金ナノ粒子を実施例３に記載のように調製した。
【０３２４】
標的オリゴヌクレオチド（１〜５μｌ、３ｎＭ）を、３μｌの発蛍光団で標識したオリゴヌクレオチド修飾ラテックスミクロスフェアプローブ溶液（３．１μｍ；１００ｆＭ）に添加した。５分後、３μｌの５′オリゴヌクレオチド修飾金ナノ粒子プローブ溶液（１３ｎｍ；８ｎＭ）を、標的およびラテックスミクロスフェアプローブを含有する溶液に加えた。さらに１０分間放置した後、プローブと標的とを含有する溶液をＡｃｅｔａｔｅＰｌｕｓメンブレンに通じて真空濾過した。メンブレンは、比較的大きいラテックス粒子を保持し、ハイブリダイズしなかった金ナノ粒子プローブはすべて通過させた。十分な濃度の標的と、標的にハイブリダイズしたラテックスミクロスフェアおよび金ナノ粒子との存在下、メンブレン上に赤色スポットが観察された（陽性結果）。標的オリゴヌクレオチドを含有する溶液のアリコートを等量の水に代えた対照実験を常に行った。この場合、メンブレン上には白色スポットが残された（陰性結果）。２４塩基対モデル系の場合、比色計で３ｆｍｏｌの標的オリゴヌクレオチドを肉眼検出できた。
【０３２５】
二本鎖標的オリゴヌクレオチド（１〜５μｌ、２０ｎＭ）、３μｌの発蛍光団標識オリゴヌクレオチド−ラテックスミクロスフェア（３．１μｍ；１００ｆＭ）および３μｌの５′−オリゴヌクレオチド−金ナノ粒子（１３ｎｍ；８ｎＭ）を合わせ、３分間で１００℃に加熱した。次いで、直ぐに溶液を含有する反応容器を液体Ｎ２浴に３分間に浸漬して凍結した。次いで、この溶液を室温下に解凍し、上記のように濾過した。２４塩基対のモデル系に関して、比色計で、２０ｆｍｏｌの二本鎖オリゴヌクレオチドが肉眼検出できた。
【０３２６】
蛍光によってモニターする場合、上記検出法はメンブレンからのバックグラウンド蛍光のために困難であることが証明された。この問題は、アリコートを逆相ＴＬＣプレート上にスポットする前に過剰な金ナノ粒子プローブを除去するためにラテックスミクロスフェアを遠心して「洗浄」することによって克服された。ハイブリダイゼーション実験を上述のように実施した。プローブと標的とのハイブリダイゼーションを実施した後、溶液に１０μｌの緩衝液を添加し、次いで、１０，０００×ｇで２分間遠心した。上清を除去し、沈殿物の再懸濁を支援するために５μｌの緩衝液を添加した。次いで、３μｌアリコートを逆相ＴＬＣプレート上にスポットした。一本鎖オリゴヌクレオチドと二本鎖標的オリゴヌクレオチドのどちらに関しても、比色計により２５ｆｍｏｌが肉眼検出できた。スポットの形成に用いた３μｌアリコート中の標的の量が５０ｆｍｏｌの低さになるまで、ハンドヘルドＵＶランプを用いて肉眼で蛍光スポットを視ることができた。この系を最適化することにより、もっと低量の標的核酸の検出も可能になるであろう。
実施例１６：  銀染色法を用いたアッセイ
溶液中の特定のＤＮＡ配列の存在を検出するためには、一般に、オリゴヌクレオチド修飾基板上のＤＮＡハイブリダイゼーションテストが用いられる。遺伝子情報を精査するための組合せＤＮＡ配列の有望性が増してきていることは、未来の科学に対するこれらの異種配列アッセイの重要性を物語っている。ほとんどのアッセイにおいて、発蛍光団標識標的と表面結合プローブとのハイブリダイゼーションは、蛍光顕微鏡検査またはデンシトメーター検査によりモニターされている。蛍光検出は極めて感度が良いが、その使用は、実験装置費用とほとんどの慣用基板からのバックグラウンド放射とにより制限される。さらに、１単塩基誤対合を有するものに比べ完全相補性プローブに対する標識オリゴヌクレオチド標的への選択性の方が低いために、一ヌクレオチド多形を検出するための表面ハイブリダイゼーションテストが使用できない。蛍光法の簡易性、感度および選択性が改良された検出計画によって、組合せ配列の全ての可能性を具現化することができる。本発明はそのような改良型検出計画を提供する。
【０３２７】
例えば、３成分サンドイッチアッセイにおいて、オリゴヌクレオチド修飾金ナノ粒子と非修飾ＤＮＡ標的を、ガラス基板に付着しているオリゴヌクレオチドプローブとハイブリダイズさせることができた（図２５Ａ−Ｂ参照）。ナノ粒子は、個別のもの（図２５Ａ参照）であっても、複数のナノ粒子の「ツリー」（ｔｒｅｅ）（図２５Ｂ参照）であってもよい。「ツリー」は、個別のナノ粒子に比べてシグナル感度を増大させ、ハイブリダイズした金ナノ粒子の「ツリー」は、ガラス基板上の暗色領域として肉眼で観察できることが多い。「ツリー」を用いない場合、または「ツリー」によって生成されたシグナルを増幅させるためには、ハイブリダイズした金ナノ粒子を銀染色溶液で処理し得る。「ツリー」は、染色プロセスを促進し、個別ナノ粒子に比べて標的核酸の検出をより高速にする。
【０３２８】
以下は、（図２５Ａに例示されている）１つの特定の系の説明である。捕獲オリゴヌクレオチド（３′−ＨＳ（ＣＨ２）３−Ａ１０ＡＴＧＣＴＣＡＡＣＴＣＴ；配列番号４３）を、実施例１０に記載のように、ガラス基板上に固定した。標的オリゴヌクレオチド（５′−ＴＡＣＧＡＧＴＴＧＡＧＡＡＴＣＣＴＧＡＡＴＧＣＧ−３′、配列番号４４、各実験用に以下の表６に示されている濃度）と捕獲オリゴヌクレオチドとを、実施例１０に記載のように、０．３Ｍ  ＮａＣｌ、１０ｍＭ  リン酸緩衝液中でハイブリダイズさせた。基板を同一緩衝液で２回リンスし、標的相補性ＤＮＡ（５′−ＨＳ（ＣＨ２）６Ａ１０ＣＧＣＡＴＴＣＡＧＧＡＴ、配列番号４５）（実施例３に記載の配合物）で官能化した金ナノ粒子プローブを含有する溶液中に１２時間浸漬した。次いで、基板を０．３Ｍ  ＮａＮＯ３で何回もリンスしてＣｌ−を除去した。次いで、基板を銀染色溶液（Ｓｉｌｖｅｒ  Ｅｎｈａｎｃｅｒ  Ｓｏｌｕｔｉｏｎ  ＡとＢの１：１混合物、シグマ・ケミカル社、＃Ｓ−５０２０および＃Ｓ−５１４５）で３分間現像した。グレースケール測定値を計算し得るソフトウエア（例えば、Ａｄｏｂｅ  Ｐｈｏｔｏｓｈｏｐ）をロードしたコンピュータに連結した（通常、文書をコンピュータにスキャンするのに用いられる）平台型スキャナで基板をスキャンしてグレースケール測定を行った。結果を以下の表６に示す。
【０３２９】
【表６】
2006288406.tif 000007
【０３３０】
実施例１７：  量子ドットを含む集合体
この実施例は、半導体ナノ粒子量子ドット（ＱＤ）上の合成一本鎖ＤＮＡの固定化を説明する。天然ＣｄＳｅ／ＺｎＳコア／シェルＱＤ（〜４ｎｍ）は有機媒質にのみ可溶であるために、アルキルチオールを末端基とする一本鎖ＤＮＡと直接反応しにくい。この問題は、先ず、ＱＤに３−メルカプトプロピオン酸でキャップ形成することにより回避された。次いで、カルボン酸基を４−（ジメチルアミノ）ピリジンで脱保護して、粒子を水溶性とし、ＱＤと、３′−プロピルチオールまたは５′−ヘキシルチオール修飾オリゴヌクレオチド配列とを反応し易くした。ＤＮＡ修飾後、透析により、反応しなかったＤＮＡから粒子を分離した。次いで、「リンカー」ＤＮＡ鎖を表面結合配列とハイブリダイズさせて、長いナノ粒子集合体を生成した。ＴＥＭ、ＵＶ／可視分光法および蛍光顕微鏡検査により特性決定したＱＤ集合体は、溶液温度を制御することにより可逆的に集合させ得る。新規ＱＤ集合体およびＱＤと金ナノ粒子（〜１３ｎｍ）間に形成された複合凝集体の温度依存性ＵＶ−可視スペクトルを得た。
【０３３１】
Ａ．  一般法
ＮＡＮＯｐｕｒｅ超純水精製系を用いて調製したナノピュア水（１８．１ＭΩ）を一貫して用いた。Ｐｅｒｋｉｎ  Ｅｌｍｅｒ  ＬＳ  ５０Ｂ蛍光分光計を用いて蛍光スペクトル得た。Ｈｐ  ９０９０ａ  Ｐｅｌｔｉｅｒ  Ｔｅｍｐｅｒａｔｕｒｅ  Ｃｏｎｔｒｏｌｌｅｒを具備したＨＰ  ８４５３ダイオードアレイ分光光度計を用いて融解分析を実施した。Ｅｐｐｅｎｄｏｒｆ  ５４１５遠心機またはＢｅｃｋｍａｎ  Ａｖａｎｔｉ  ３０遠心機を用いて遠心を行った。２００ｋＶで操作する日立  ＨＦ−２０００電界放出ＴＥＭを用いてＴＥＭ画像を得た。
【０３３２】
Ｂ．  オリゴヌクレオチド−ＱＤ共役体の調製
半導体量子ドット（ＱＤ）の合成法は最近の数年間に大きく改良されており、ある種の材料、最も注目すべきことにはＣｄＳｅに関して、今や予備決定サイズの単分散試料を比較的容易に調製し得る。Ｍｕｒｒａｙら，Ｊ．Ａｍ．Ｃｈｅｍ．Ｓｏｃ．，第１１５巻，８７０６ページ，１９９３年；Ｈｉｎｅｓら，Ｊ．Ｐｈｙｓ．Ｃｈｅｍ．，第１００巻，４６８ページ，１９９６年。その結果、ＱＤを発光ダイオード（Ｓｃｈｌａｍｐら，Ｊ．Ａｐｐｌ．Ｐｈｙｓ．，第８２巻，５８３７ページ，１９９７年；Ｄａｂｂｏｕｓｉら，Ａｐｐｌ．Ｐｈｙｓ．Ｌｅｔｔ．，第６６巻，１３１６ページ、１９９５年）および非放射性生物学的標識（Ｂｒｕｃｈｅｚら，Ｓｃｉｅｎｃｅ，第２８１巻，２０１３ページ，１９９８年；Ｃｈａｎら，Ｓｃｉｅｎｃｅ，第２８１巻，２０１６ページ，１９９８年）などの多様なテクノロジーに用いるための道を開く可能性があるこれらの粒子の固有の電
子特性および蛍光特性が広範囲に研究されている（Ａｌｉｖｉｓａｔｏｓ，Ｊ．，Ｐｈｙｓ．Ｃｈｅｍ．，第１００巻，１３２２６ページ，１９９６年、およびその中の参考文献；Ｋｌｅｉｎら，Ｎａｔｕｒｅ，６９９，１９９７年；Ｋｕｎｏら，Ｊ．Ｃｈｅｍ．Ｐｈｙｓ．，第１０６巻，９８６９ページ，１９９７年；Ｎｉｒｍａｌら，Ｎａｔｕｒｅ，第３８３巻，８０２ページ，１９９６年参照）。しかし、多くの用途では、これらの粒子は表面上に空間的に配列されるか、または三次元物質中に組織化されることが要求されるであろう（Ｖｏｓｓｍｅｙｅｒら，Ｊ．Ａｐｐｌ．Ｐｈｙｓ．，第８４巻，３６６４ページ，１９９８年）。さらに、１種以上のナノ粒子を超格子構造（Ｍｕｒｒａｙら，Ｓｃｉｅｎｃｅ，第２７０巻，１３３５ページ，１９９５年）中に組織化する能力があれば、新規かつ潜在的に興味深く有用な特性を有する完全に新しい種類のハイブリッド材料の構築が可能になるであろう。
【０３３３】
ＤＮＡは、ナノスケールの構築ブロック集合体を周期的な二次元および三次元拡張構造中にプログラムするための理想的なシントンである。合成し易さ、非常に高い結合特異性およびヌクレオチド配列による実質的に無制限のプログラム可能性を含むＤＮＡの多くの特性をＱＤ集合体の使用に利用し得る。
【０３３４】
ＤＮＡによるＱＤの修飾は、金ナノ粒子の場合よりも困難であることが証明された。高い蛍光ＣｄＳｅ  ＱＤを調製するための一般法によって、トリオクチルホスフィンオキシド（ＴＯＰＯ）とトリオクチルホスフィン（ＴＯＰ）の混合物でコートされた材料が得られる。その結果、これらのＱＤは、非極性溶媒にのみ可溶になり、そのため、ＱＤを高荷電ＤＮＡ鎖で直接反応により官能化するのは難しい。この難点は、初めて半導体ナノ粒子を一本鎖ＤＮＡで修飾することに成功した以下に記載の方法により克服された。他の人々は、精密な研究において、ＱＤと二本鎖ＤＮＡとの相互作用を考えていたが、これらの研究は、拡張ＱＤ構造の集合体を誘導するＤＮＡの配列特異的結合特性を利用しなかったことに留意されたい。Ｃｏｆｆｅｒら，Ａｐｐｌ．Ｐｈｙｓ．Ｌｅｔｔ．，第６９巻，３８５１ページ，１９９６年；Ｍａｈｔａｂら，Ｊ．Ａｍ．Ｃｈｅｍ．Ｓｏｃ．，第１４８巻，７０２８ページ，１９９６年。
【０３３５】
ＣｄＳｅ／ＺｎＳコア／シェルＱＤの表面は有機チオールと結合するので、これらの半導体粒子を、置換反応により、アルキルチオールを末端基とするＤＮＡ鎖で修飾することが望ましかった。しかし、これらのＱＤは水溶性ではないので、そのような方法は妨げられた。最近、ＱＤを水溶性にして、ＱＤ表面上にタンパク質構造を固定化させるための２種の異なる方法が報告された。一方は、シリカ層でコア／シェル構造を封入するステップを含み（Ｂｒｕｃｈｅｚら，Ｓｃｉｅｎｃｅ，第２８１巻，２０１３ページ，１９９８年）、他方は、粒子を安定させ、かつ水溶性とするためにメルカプト酢酸を利用する（Ｃｈａｎら，Ｓｃｉｅｎｃｅ，第２８１巻，２０１６ページ，１９９８年）。ＤＮＡハイブリダイゼーション条件下に著しく安定したコロイドを生成する、この実施例に記載されている手順は、ＱＤ表面を不動態化するために３−メルカプトプロピオン酸を利用する。
【０３３６】
１．０ｍｌのＮ，Ｎ−ジメチルホルムアミド（ＤＭＦ；オールドリッチ社）中の（Ｈｉｎｅｓら，Ｊ．Ｐｈｙｓ．Ｃｈｅｍ．，第１００巻，４６８ページ，１９９６年に記載のように調製した）〜２０ｍｇのＴＯＰ／ＴＯＰＯ安定化ＣｄＳｅ／ＺｎＳ  ＱＤの懸濁液に、シリンジを用いて、過剰な３−メルカプトプロピオン酸（０．１０ｍｌ、１．１５ｍｍｏｌ；オールドリッチ社）を添加して、３−メルカプトプロピオン酸官能化ＱＤを含有する透明な黒みがかったオレンジ色の溶液を生成した。反応は急速に起こった。後続反応のために、過剰な３−メルカプトプロピオン酸を除去せず、粒子を室温下にＤＭＦ中に保存した。
【０３３７】
しかし、ＱＤの特性決定のために、試料の一部から反応しなかった３−メルカプトプロ
ピオン酸を以下のように除去して精製した。０．５０ｍｌ試料を（３０，０００ｒｐｍで４時間）遠心し、上清を除去した。残りの溶液を〜０．３ｍｌのＤＭＦで洗浄し、再遠心した。このステップをさらに２回繰り返してから、ＦＴＩＲスペクトルを記録した。ＦＴＩＲ（ポリエチレンカード、３Ｍ社）：１７１０ｃｍ−１（ｓ）、１４７２ｃｍ−１（ｍ）、１２７８ｃｍ−１（ｗ）、１１８９ｃｍ−１（ｍ）、１０４５ｃｍ−１（ｗ）、９９３ｃｍ−１（ｍ）、９４６ｃｍ−１（ｗ）、７７６ｃｍ−１（ｍ）、６７１ｃｍ−１（ｍ）。ＴＯＰ／ＴＯＰＯ安定化天然ＱＤとは異なり、３−メルカプトプロピオン酸修飾ＱＤは、表面結合プロピオン酸に特徴的な１７１０ｃｍ−１のｖｃｏバンドを示した。
【０３３８】
３−メルカプトプロピオン酸修飾ＱＤは水に実質的に不溶であるが、それらの溶解度は、以下のパラグラフに記載のように、表面結合メルカプトプロピオン酸部位を４−（ジメチルアミノ）ピリジン（ＤＭＡＰ；オールドリッチ社）で脱保護して有意に高めることができた。そうすると、ＱＤは水に容易に分散し、オレンジ色の溶液となり、この溶液は室温下に１週間まで安定であった。
【０３３９】
オリゴヌクレオチドをＱＤに付着させるために、ＤＭＦ中の３−メルカプトプロピオン酸官能化粒子溶液１５０μｌ（５３０ｎｍでの光学密度＝２１．４）を、０．４ｍｌのＤＭＦ中のＤＭＡＰ（８．０ｍｇ、０．０６５ｍｍｏｌ）の溶液に添加した。オレンジ色の沈殿物が形成された。これを、遠心（３，０００ｒｐｍで〜３０秒）により分離し、次いで、３′プロピルチオール−または５′ヘキシルチオール−を末端基とするオリゴヌクレオチド（１．０〜２．０ＯＤ／ｍｌ；実施例１に記載のように調製；配列は以下に記載）の溶液１．０ｍｌに溶解させた。（水に溶解した）沈殿物をＩＲスペクトロスコピー（ポリエチレンカード、３Ｍ社）によって特性決定した。ＩＲ（ｃｍ−１）：  １６４７（ｍ）、１５５９（ｓ）、１４６２（ｍ）、１２１４（ｗ）、７１９（ｗ）、４７８（ｓ）。１２時間放置した後、オリゴヌクレオチド含有溶液を０．１５Ｍ  ＮａＣｌに加え、粒子をさらに１２時間熟成させた。次いで、ＮａＣｌの濃度を０．３Ｍに高め、混合物をさらに２４〜４０時間放置してから、１００ｋＤａメンブレン（Ｓｐｅｃｔｒａ／Ｐｏｒ  Ｃｅｌｌｕｌｏｓｅ  Ｅｓｔｅｒ  Ｍｅｍｂｒａｎｅ）を用いてＰＢＳ（０．３Ｍ  ＮａＣｌ、１０ｍＭ  リン酸緩衝液、ｐＨ７、０．０１％アジ化ナトリウム）で透析した。透析は４８時間にわたって実施し、その間に、透析浴を３回新しくした。
【０３４０】
このようにして調製したオリゴヌクレオチド−ＱＤ共役体は、不定な水安定性を示した。さらに、コロイドは、（〜３．２ｎｍ  ＣｄＳｅコアを示す；Ｍｕｒｒａｙら，Ｊ．Ａｍ．Ｃｈｅｍ．Ｓｏｃ．，第１１５巻，８７０６ページ，１９９３年）５４６ｎｍでの急激な［半値全幅（ＦＷＨＭ）＝３３ｎｍ］対称発光を有し、強力に蛍光性のままであった。
【０３４１】
このプロトコルにより、２種の異なるオリゴヌクレオチド−ＱＤ共役体を調製し、ＰＢＳ中に保存した。一方は、３′末端のプロピルチオール官能基と、１２ｍｅｒ捕獲配列と、介在１０塩基（すべてＡ）スペーサー：５′−ＴＣＴＣＡＡＣＴＣＧＴＡＡ１０−（ＣＨ２）３−ＳＨ［配列番号４６］とからなる２２ｍｅｒで修飾した。他方は、５′−ヘキシルチオールを末端基とする配列と、さらに１０塩基（すべてＡ）スペーサー、および３′−プロピルチオール配列とは非相補的な１２ｍｅｒ捕獲配列：５′−ＳＨ−（ＣＨ２）６−Ａ１０ＣＧＣＡＴＴＣＡＧＧＡＴ−３′［配列番号４７］を用いた。
【０３４２】
Ｃ．  ＱＤ集合体の調製
ほぼ等量のこれら２種のオリゴヌクレオチド（それぞれ、２００μｌ、ＯＤ５３０＝０．２２４および０．２０６）を混合し、次いで、相補的な連結２４ｍｅｒ配列（５′−ＴＡＣＧＡＧＴＴＧＡＧＡＡＴＣＣＴ−ＧＡＡＴＧＣＧ−３′、配列番号４８）の溶液６μｌ（６０ｐｍｏｌ）と合わせて、室温下に２０〜３０分以内でＱＤ集合体を形成した（図
２６）。混合物を凍結（−７８℃）し、ゆっくり室温まで温めると、連結が速く起こった。
【０３４３】
生成したクラスターは、溶液から沈殿するほど大きくはなかった。しかし、クラスターは、連結しなかった粒子（３０，０００ｒｐｍで２〜３時間）と比べて、比較的低速で遠心（１０，０００ｒｐｍで１０分間）することにより分離することができた。
【０３４４】
ハイブリダイゼーション直後の蛍光の減少を、４対の試料の４７５ｎｍから６２５ｎｍまでの蛍光シグナル（励起波長３２０ｎｍ）の積分により定量した。各対は以下の方法で調製した。Ｅｐｐｅｎｄｏｒｆ遠心管中で、３′プロピルチオールを末端基とするＤＮＡで修飾した粒子（３０μｌ、５３０ｎｍでの光学密度＝０．２２４）の溶液を、５′ヘキシルチオールを末端基とするＤＮＡで修飾したＱＤ（３０μｌ、５３０ｎｍでの光学密度＝０．２０６）と合わせ、次いで１４０μｌのＰＢＳで希釈した。次いで、混合物を２つの等量部分に分け、一方には相補的「リンカー」ＤＮＡ（３μｌ、３０ｐｍｏｌ）を、他方には、非相補的「リンカー」ＤＮＡ（５′−ＣＴＡＣＴＴＡＧＡＴＣＣＧＡＧＴＧＣＣＣＡＣＡＴ−３′、配列番号４９）（３μｌ、３０ｐｍｏｌ）を加えた。次いで、全８種の試料をドライアイス／アセトン浴（−７８℃）中で凍結し、その後、試料を浴から取り出し、ゆっくり室温まで温めた。ハイブリダイゼーション時の蛍光効率の変化を予測するために、「標的」（相補的「リンカー」）試料の蛍光強度を、非相補的「リンカー」を含む対応する対照試料由来の３２０ｎｍでの吸光度における差を明らかにするように調整した。
【０３４５】
結果は、ＱＤ／ＱＤ集合体が、平均して２６．４±６．１％の積分蛍光強度の減少と、ＱＤ間の協同事象によると考えられる発光最大の〜２ｎｍのレッドシフトを伴うことを示した。興味深いことには、Ｂａｗｅｎｄｉらは、密集ＱＤと凍結マトリックス中で広く分離している隔離ドットの蛍光を比較したときに、類似ではあるが、わずかに大きなレッドシフトに気づいていた（Ｍｕｒｒａｙら，Ｓｃｉｅｎｃｅ，第２７０巻，１３３５ページ，１９９５年）。蛍光スペクトルにおけるこれらの変化は、ＱＤ間にエキシマが形成されたことを示しているのかもしれないが、そのような複合体の正確な性質は、大部分まだ類推の域を出ないものである。予測したように、「リンカー」が無いか、もしくは相補的でない場合、または２種の粒子のどちらかが不在の場合に、凝集は観察されなかった。
【０３４６】
温度の関数として凝集体のＵＶ−可視スペクトルを観察して、ＤＮＡの「融解」挙動をモニターした。この「融解」分析のために、ＱＤ／ＱＤ集合体を含む沈殿物を１０，０００ｒｐｍで１０分間遠心し、７μｌのＰＢＳで洗浄、再遠心して、０．７ｍｌのＰＢＳに懸濁させた。温度を２５℃から７５℃まで上昇させながら、各測定の前に１分間の保持時間をとって、集合体のＵＶ／可視分光シグナチャーを２℃間隔で記録した。実験を通じて均一性を確実にするために、混合物を５００ｒｐｍの速度で攪拌した。次いで、６００ｎｍでの消光から温度対消光プロファイルを作製した。これらのプロファイルの一次導関数を用いて「融解」温度を決定した。
【０３４７】
結果、図２７Ｂ（Ｔｍ＝５７℃）は、ＤＮＡがＱＤ表面上に固定化され、ハイブリダイゼーションが集合体プロセスに関与することを明確に証明した。ＤＮＡだけと比較したときの偏移は極めて急激（それぞれの一次導関数のＦＷＨＭ：４℃対９℃）であり、これは、１粒子当たり多重ＤＮＡ結合を有する凝集体構造の形成と一致する。変性により消光の増大が観察されたが、これは、集合体内の粒子がその周囲のＱＤによる光の吸収から防止されるスクリーニング効果のためである可能性が高い。
【０３４８】
Ｄ．  ＱＤ／金集合体の調製
ＤＮＡ官能化ＱＤが得られたので、多重種類のナノ粒子構築ブロックから作製したハイ
ブリッド集合体の構成が実現可能になった。これらのハイブリッド集合体を作製するために、Ｅｐｐｅｎｄｏｒｆ遠心管中で、〜１７ｎＭの３′−ヘキシルチオールで修飾した１３ｎｍの金ナノ粒子（３０μｌ、〜５ｆｍｏｌ；実施例３に記載のように調製）の溶液を、５′−ヘキシルチオールを末端基とするＤＮＡ修飾ＱＤ（１５μｌ、５３０ｎｍでの光学密度は０．２０６）と混合した。「リンカー」ＤＮＡ（５μｌ、５０ｐｍｏｌ）を加え、混合物を−７８℃に冷却し、次いで、ゆっくり室温まで温めると、赤みを帯びた紫色の沈殿物が生成した。両種類の粒子と相補的標的の不在下には、凝集挙動は観察されなかった。遠心（３，０００ｒｐｍで１分間）し、上清を除去した後、沈殿物を１００μｌのＰＢＳで洗浄し、再遠心した。
【０３４９】
「融解」分析のために、洗浄した沈殿物を０．７ｍｌのＰＢＳに懸濁した。ＵＶ−可視分光法を用いて、金ナノ粒子の表面プラズモン共鳴の変化を追跡して、５２５ｎｍでの温度対消光プロファイルを作製した。金ナノ粒子の表面プラズモン共鳴を用いると、ハイブリダイゼーションをモニターするために、ＱＤだけのＵＶ−可視分光シグナチャーを用いるよりも、はるかに高感度のプローブが得られる。したがって、「融解」実験は、はるかに小さい試料（ＱＤ溶液の〜１０％が必要）に関して実施し得るが、プラズモンバンドの強さによって、ＱＤ由来のＵＶ／可視シグナルが不鮮明になる。上記の純粋ＱＤ系と同様に、急激な（一次導関数のＦＷＨＭ＝４．５℃）融解転移は、５８℃で起こった（図２７Ｄ参照）。
【０３５０】
これらの集合体の高解像度ＴＥＭ画像は、多重ＱＤにより相互連絡された金ナノ粒子網目構造を示した（図２７Ｃ）。ＴＥＭ画像では金ナノ粒子よりはるかにコントラストが弱いＱＤは、それらの格子干渉縞によって識別し得る。ＱＤは、高解像度ＴＥＭでかろうじて解像できるが、これらの複合体集合体の周期的構造やそれらの形成にＤＮＡが果たす役割を明瞭に示している。
【０３５１】
Ｅ．  要約
この実施例に記載されている結果は、ＱＤ表面へのＤＮＡの固定化が達成され、かつ今やこれらの粒子をハイブリダイゼーション条件下にＤＮＡと組合せて使用し得ることを最も確実に立証している。ＤＮＡ官能化ＱＤを用いて、最初のＤＮＡ誘導ＱＤ形成および混合金／ＱＤナノ粒子構造が実証された。半導体ＱＤをＤＮＡで首尾良く修飾することは、材料研究にとって重要な意味を有しており、これらの固有の構築ブロックは新規かつ機能的な多成分ナノ構造およびナノスケール材料に組み込まれるので、今や、これらのブロックの蛍光、電子、および化学特性の広範囲な研究への扉が開かれている。
実施例１８：  オリゴヌクレオチド−ナノ粒子共役体の合成法およびそれらの方法により生成された共役体
Ａ．  一般法
ＨＡｕＣｌ４・３Ｈ２Ｏおよびクエン酸三ナトリウムは、ウィスコンシン州ミルウォーキー所在のオールドリッチ・ケミカル社（Ａｌｄｒｉｃｈ  Ｃｈｅｍｉｃａｌ  Ｃｏｍｐａｎｙ、Ｍｉｌｗａｕｋｅｅ，ＷＩ）から購入した。純度９９．９９９％の金ワイヤ、およびチタンワイヤは、イリノイ州エバンストン所在のゴールドスミス社（Ｇｏｌｄｓｍｉｔｈ  Ｉｎｃ．，Ｅｖａｎｓｔｏｎ，ＩＬ）から購入した。厚さ１ミクロンの酸化物層を有するシリコンウェーハ（１００）は、カリフォルニア州サンタクララ所在のシリコン・クエスト・インターナショナル社（Ｓｉｌｉｃｏｎ  Ｑｕｅｓｔ  Ｉｎｔｅｒｎａｔｉｏｎａｌ，Ｓａｎｔａ  Ｃｌａｒａ，ＣＡ）から購入した。５′−チオール修飾剤Ｃ６−ホスホロアミダイト試薬、３′−プロピルチオール修飾剤ＣＰＧ、フルオレセインホスホロアミダイト、およびオリゴヌクレオチド合成に必要な他の試薬は、ヴァージニア州スターリング所在のグレン・リサーチ社から購入した。すべてのオリゴヌクレオチドは、標準ホスホロアミダイト化学（Ｅｃｋｓｔｅｉｎ，Ｆ．，Ｏｌｉｇｏｎｕｃｌｅｏｔｉｄｅｓ  ａｎｄ  Ａｎａｌｏｇｕｅｓ；第１版；Ｏｘｆｏｒｄ
Ｕｎｉｖｅｒｓｉｔｙ  Ｐｒｅｓｓ，Ｎｅｗ  Ｙｏｒｋ，１９９１年）を用いるＤＮＡ自動合成機（エキスペダイト社（Ｅｘｐｅｄｉｔｅ））を使って調製した。５′ヘキシルチオール修飾体のみを含むオリゴヌクレオチドを実施例１に記載のように調製した。５−（および６−）−カルボキシフルオレセイン、スクシンイミジルエステルは、オレゴン州ユージーン所在のモレキュラー・プローブス社（Ｍｏｌｅｃｕｌａｒ  Ｐｒｏｂｅｓ，Ｅｕｇｅｎｅ，ＯＲ）から購入した。ＮＡＰ−５カラム（Ｓｅｐｈａｄｅｘ  Ｇ−２５Ｍｅｄｉｕｍ、ＤＮＡグレード）は、ファルマシア・バイオテク社（Ｐｈａｒｍａｃｉａ  Ｂｉｏｔｅｃｈ）から購入した。すべての実験に、Ｂａｒｎｓｔｅａｄ  ＮＡＮＯｐｕｒｅ超純水系を用いて精製したナノピュアＨ２Ｏ（＞１８．０ＭΩ）を用いた。Ａｕナノ粒子溶液の遠心には、Ｅｐｐｅｎｄｏｒｆ  ５４１５ＣまたはＢｅｃｋｍａｎ  Ａｖａｎｔｉ
３０遠心機を用いた。高速液体クロマトグラフィーは、ＨＰシリーズ１１００ＨＰＬＣを用いて実施した。
【０３５２】
Ｂ．  物理測定
オリゴヌクレオチドおよびナノ粒子溶液の電子吸収スペクトルは、Ｈｅｗｌｅｔｔ−Ｐａｃｋａｒｄ（ＨＰ）８４５２ａダイオードアレイ分光光度計を用いて記録した。蛍光分光法は、Ｐｅｒｋｉｎ−Ｅｌｍｅｒ  ＬＳ５０蛍光光度計を用いて実施した。透過型電子顕微鏡検査（ＴＥＭ）は、２００ｋＶで操作する日立８１００透過型電子顕微鏡で実施した。ナノ粒子溶液中の金の原子濃度の定量には、誘導結合プラズマ（ＩＣＰ）源を備えたＡｔｏｍＳｃａｎ２５原子分光計を用いた（金の発光は２４２．７９５ｎｍでモニターした）。
Ｃ．  蛍光標識したアルカンチオール修飾オリゴヌクレオチドの合成および精製
５′ヘキシルチオール部分および３′フルオレセイン部分を用いて、１２塩基を含むチオール修飾オリゴヌクレオチド鎖を調製した。１２ｍｅｒ（Ｓ１２Ｆ）の配列は、ＨＳ（ＣＨ２）６５−ＣＧＣ−ＡＴＴ−ＣＡＧ−ＧＡＴ−３′−（ＣＨ２）６−Ｆ［配列番号５０］であり、３２ｍｅｒ（ＳＡ２０１２Ｆ）は同じ１２ｍｅｒ配列とさらなる２０ｄＡスペーサー配列を５′端に有していた［配列番号５１］。チオール修飾オリゴヌクレオチドは、Ｓｔｏｒｈｏｆｆら，Ｊ．Ａｍ．Ｃｈｅｍ．Ｓｏｃ．，第１２０巻：１９５９−１９６４ページ（１９９８年）に記載のように調製した。自動合成にはアミノ修飾剤Ｃ７  ＣＰＧ固相支持体を用い、５′末端は、先に記載のように、ヘキシルチオールホスホロアミダイトで手で修飾した。３′アミノ、５′トリチルで保護したチオール修飾オリゴヌクレオチドを、２５４ｎｍでＤＮＡのＵＶシグナルをモニターしながら、０．０３Ｍ
トリエチルアンモニウムアセテート（ＴＥＡＡ）、ｐＨ７および１％／分勾配の９５％ＣＨ３ＣＮ／５％０．０３Ｍ  ＴＥＡＡを含むＨＰ  ＯＤＳ  Ｈｙｐｅｒｓｉｌカラム（５ｍｍ、２５０×４ｍｍ）を用いて、１ｍｌ／分の流速で逆相ＨＰＬＣにより精製した。５′−Ｓ−トリチル、３′アミノ修飾１２塩基および３２塩基オリゴヌクレオチドの保持時間はそれぞれ３６分、３２分であった。
【０３５３】
凍結乾燥産物を１ｍｌの０．１Ｍ  Ｎａ２ＣＯ３に再分散させ、調製業者の指示（モレキュラー・プローブ社の文献）に従って、暗所で攪拌しながら、無水ＤＭＦ中１０ｍｇ／ｍｌのフルオレセインスクシンイミジルエステル（５，６ＦＡＭ−ＳＥ、モレキュラー・プローブス社）１００μｌを１．５時間かけて加えた。溶液を室温下にさらに１５時間攪拌し、次いで、−２０℃下に１００％エタノールから沈殿させた。沈殿物を遠心して回収し、Ｈ２Ｏに溶解させ、イオン交換ＨＰＬＣにより、結合産物を反応しなかったアミノを末端基とするオリゴヌクレオチドから分離した。１０ｍＭ  ＮａＯＨ水性溶離液および１％／分勾配の１Ｍ
ＮａＣｌ／１０ｍＭ  ＮａＯＨを用いて、０．８ｍｌ／分の流速で、Ｄｉｏｎｅｘ  Ｎｕｃｌｅｏｐａｃ  ＰＡ−１００カラム（２５０×４ｍｍ）を操作した。５′−Ｓ−トリチル、３′フルオレセイン修飾１２ｍｅｒおよび３２ｍｅｒの保持時間はそれぞれ５０分、４９分であった。オリゴヌクレオチド産物を逆相ＨＰＬＣで脱塩した。フルオレセイン
を末端基とするトリチルオリゴヌクレオチドのトリチル保護基の除去は、先に記載のように、（Ｓｔｏｒｈｏｆｆら，Ｊ．Ａｍ．Ｃｈｅｍ．Ｓｏｃ．，第１２０巻，１９５９−１９６４（１９９８年））、硝酸銀およびジチオトレイトール（ＤＴＴ）を用いて行った。オリゴヌクレオチドの収率および純度は、アルキルチオールオリゴヌクレオチドに関して先に記載した技術（Ｓｔｏｒｈｏｆｆら，Ｊ．Ａｍ．Ｃｈｅｍ．Ｓｏｃ．，第１２０巻：１９５９−１９６４ページ（１９９８年））を用いて評価した。オリゴヌクレオチドは、チオール基のトリチル除去処理直後に使用した。
【０３５４】
３′がプロピルチオールで５′フルオレセイン部分（ＨＳ（ＣＨ２）３−３′−  （Ｗ）２０−ＴＡＧ−ＧＡＣ−ＴＴＡ−ＣＧＣ−５′−（ＣＨ２）６−Ｆ、Ｗ＝ＡまたはＴ）である３２塩基を含むチオール修飾オリゴヌクレオチド［配列番号５２］を、３′チオール修飾剤ＣＰＧを使用して自動合成装置で合成した。各オリゴヌクレオチドの５′末端を、手作業で、フルオレセインホスホロアミダイト（６−ＦＡＭ（６−ＦＡＭ、Ｇｌｅｎ  Ｒｅｓｅａｒｃｈ）につないた。修飾オリゴヌクレオチドを、イオン交換ＨＰＬＣで精製した（１Ｍ  ＮａＣｌの１％／分勾配、１０ｍＭ  ＮａＯＨ；保持時間（Ｒｔ）〜４８分（Ｗ＝Ｔ）、Ｒｔ〜２９分（Ｗ＝Ａ））。精製後、オリゴヌクレオチド溶液を逆相ＨＰＬＣで脱塩した。３′チオール部分を、以前に記述された方法（Ｓｔｏｒｈｏｆｆら、Ｊ．Ａｍ．Ｃｈｅｍ．Ｓｏｃ．１２０：１９５９−１９６４（１９９８））により、ジチオスレイトールで脱保護した。
【０３５５】
Ｄ．フルオレセイン標識オリゴヌクレオチドの合成および精製
発蛍光団標識相補体（１２′Ｆ）は、Ｓ１２ＦおよびＳＡ２０１２Ｆの１２ｍｅｒ配列と相補的な１２塩基３′−ＧＣＧ−ＴＡＡ−ＧＴＣ−ＣＴＡ−５′−（ＣＨ２）６−Ｆ［配列番号５３］から構成した。標準法を用いてオリゴヌクレオチドを合成し、５′アルキルチオール修飾に関して上述した手順に類似のシリンジベース手順を用いて、フルオレセインホスホロアミダイト（６−ＦＡＭ、グレン・リサーチ社）とＣＰＧ連結オリゴヌクレオチドの５′末端とをカップリングした。上記のような逆相ＨＰＬＣを用いて精製を実施した。フルオレセイン標識オリゴヌクレオチドの保持時間は１８分であった。自動合成機用のアミノ修飾剤Ｃ７  ＣＰＧ固相支持体を用いて発蛍光団標識相補体、３′１２Ｆ（５′−ＡＴＣ−ＣＴＧ−ＡＡＴ−ＧＣＧ−Ｆ；［配列番号５４］）を調製し、次いで、上記手順を用いて、５−（６）−カルボキシフルオレセインスクシンイミジルエステルを３′アミンにカップリングした。
【０３５６】
Ｅ．金ナノ粒子の調製および特性決定
金ナノ粒子は、実施例１に記載のように、ＨＡｕＣｌ４をクエン酸塩で還元して調製した。得られたナノ粒子のサイズ分布の定量には、日立８１００ＴＥＭを用いて実施する透過型電子顕微鏡検査（ＴＥＭ）を用いた。グラフィックソフトウエア（ＩａｍｇｅＴｏｏｌ）を用いてＴＥＭネガから少なくとも２５０粒子を分粒した。典型的な粒子配合物の平均直径は１５．７±１．２ｎｍであった。球状ナノ粒子と密度がバルク金の密度（１９．３０ｇ／ｃｍ２）と等しいと仮定して、粒子当たりの平均分子量を計算した（２．４×１０７ｇ／ｍｏｌ）。金ナノ粒子溶液中の金原子の濃度を、ＩＣＰ−ＡＥＳ（誘導結合プラズモン原子発光分光法）によって決定した。較正には、金原子吸着標準溶液（オールドリッチ社）を用いた。粒子溶液中の金原子濃度とＴＥＭ分析によって得た平均粒子質量とを比較して、所与の配合物中の金粒子のモル濃度、典型的には〜１０ｎＭを得た。表面プラズモン周波数（５２０ｎｍ）でのナノ粒子溶液のＵＶ−可視吸光度を測定して、粒子のモル消光係数（５２０ｎｍでのε）を計算すると、典型的には、直径１５．７±１．２ｎｍの粒子では４．２×１０８Ｍ−１ｃｍ−１であった。
【０３５７】
Ｆ．金薄膜の調製
シリコンウェーハを〜１０ｍｍ×６ｍｍ部片に切断し、５０℃下にピラニア腐蝕溶液（
４：１の濃Ｈ２ＳＯ４：３０％Ｈ２Ｏ２）で３０分清浄し、次いで、多量の水、次いでエタノールでリンスした。（警告：ピラニア腐蝕溶液は有機物質と激しく反応するので、取り扱いには厳重な注意が必要である。）Ｅｄｗａｒｄｓ  ＦＴＭ６石英結晶微量天秤を具備したＥｄｗａｒｄｓ  Ａｕｔｏ  ３０６エバポレータ（３×１０−７ミリバールの基準圧力）を用いて０．２ｎｍ／秒の速度で金属を蒸着させた。シリコンの酸化された側面を、５ｎｍのＴｉ接着層、次いで２００ｎｍの金でコートした。
【０３５８】
Ｇ．５′アルキルチオールオリゴヌクレオチド修飾金ナノ粒子の調製
新たに脱保護したオリゴヌクレオチドをナノ粒子水溶液（粒子濃度〜１０ｎＭ）に３μＭの最終オリゴヌクレオチド濃度まで加えて、金ナノ粒子をフルオレセイン−アルキルチオールオリゴヌクレオチドで修飾した。２４時間後、溶液をｐＨ７（０．０１Ｍ  リン酸）で緩衝し、ＮａＣｌ溶液を（０．１Ｍの最終濃度まで）加えた。これらの条件下にさらに４０時間、溶液を「熟成」させた。次いで、１４，０００ｒｐｍで３０分間遠心して、過剰な試薬を除去した。上清を除去した後、赤色の油性沈殿物を、０．３Ｍ  ＮａＣｌ、１０ｍＭリン酸緩衝液、ｐＨ７（ＰＢＳ）で２回洗浄し、連続遠心して、再分散させ、最後に新鮮な緩衝液中に再分散させた。洗浄手順中、常に、少量（ＵＶ−可視分光法により測定して〜１０％）のナノ粒子が上清と共に廃棄される。したがって、最終ナノ粒子濃度を、ＴＥＭ、ＩＣＰ−ＡＥＳ、およびＵＶ−可視分光法（上記参照）で測定した。消光係数および粒度分布は、オリゴヌクレオチド修飾の結果として有意には変化しなかった。
【０３５９】
Ｈ．５′アルキルチオールオリゴヌクレオチド修飾金薄膜の調製
シリコン支持金薄膜を、金ナノ粒子の場合と同じ回数および同じ緩衝条件下に、脱保護したアルキルチオール修飾オリゴヌクレオチドの蒸着溶液中に浸漬した。オリゴヌクレオチド蒸着の後、膜を０．３Ｍ  ＰＢＳでよくリンスし、緩衝液中に保存した。不動態化されていないケイ素／酸化ケイ素面を残して、片面の金のみを蒸発させた。しかし、アルキルチオール修飾ＤＮＡは、ＰＢＳに浸漬した何も結合していない酸化ケイ素表面には有意に吸着しなかった。
【０３６０】
Ｉ．ナノ粒子上に充填したアルキルチオールオリゴヌクレオチドの定量
オリゴヌクレオチドを置換するために、０．３Ｍ  ＰＢＳ中の発蛍光団標識オリゴヌクレオチドで修飾したナノ粒子または薄膜に、メルカプトエタノール（ＭＥ）を（１２ｍＭの最終濃度まで）添加した。間欠的に振とうしながら、室温下に１８時間後、金ナノ粒子を遠心するか、または金薄膜を除去して、置換オリゴヌクレオチドを含有する溶液を金から分離した。０．３Ｍ  ＰＢＳ、ｐＨ７を添加して、上清のアリコートを２倍希釈した。試料および較正標準溶液のｐＨとイオン強度を、これらの条件に対するフルオレセインの光学的性質の感度によるすべての測定値に関して、同じに維持するように注意した（Ｚｈａｏら，Ｓｐｅｃｔｒｏｃｈｉｍｉｃａ  Ａｃｔａ，４５Ａ：１１１３−１１１６ページ（１９８９年））。（５２０ｎｍで測定した）最大蛍光を、標準線形較正曲線からの補間によりフルオレセイン−アルキルチオール修飾オリゴヌクレオチドのモル濃度に変換した。標準曲線は、同一の緩衝液および塩濃度を用いて発蛍光団標識オリゴヌクレオチドの既知濃度を用いて作製した。最後に、測定したオリゴヌクレオチドのモル濃度を元の金ナノ粒子濃度で割って、粒子当たりの平均オリゴヌクレオチド数を得た。次いで、ナノ粒子溶液中の（球状粒子を想定して）予測した粒子表面積で割って、正規表面被覆面積値を計算した。真円度の仮定条件は、計算した０．９３の平均真円度に基づく。真円度因数は、Ｂａｘｅｓ，Ｇｒｅｇｏｒｙ，Ｄｉｇｉｔａｌ  Ｉｍａｇｅ  Ｐｒｏｃｅｓｓｉｎｇ，１５７ページ（１９９４年）から引用した（４×ｐｉ×面積）（周長×２）として計算する。
【０３６１】
Ｊ．ハイブリダイズされた標的表面密度の定量
付着したオリゴヌクレオチドのハイブリダイゼーション活性を測定するために、蛍光発色団で標識したオリゴヌクレオチド（表面結合オリゴヌクレオチド（１２′Ｆ）に相補的
）を、ハイブリダイゼーション条件（３μＭ  相補的オリゴヌクレオチド、０．３Ｍ  ＰＢＳ、ｐＨ７、２４時間）下で、オリゴヌクレオチド修飾表面（金のナノ粒子または薄膜）と反応させた。ハイブリダイズしなかったオリゴヌクレオチドは、上述したように緩衝塩溶液で２度リンスすることにより金から取り外した。その後、蛍光発色団で標識したオリゴヌクレオチドを、ＮａＯＨの添加（最終濃度〜５０ｍＭ、ｐＨ１１〜１２、４時間）により、デハイブリダイズした。遠心によってナノ粒子溶液から１２′Ｆ含有溶液を分離した後、１Ｍ  ＨＣｌの追加によって溶液を中和し、ハイブリダイズしたオリゴヌクレオチドの濃度とそれに対応するハイブリダイズされた標的表面密度を、蛍光分光法により測定した。
【０３６２】
Ｋ．表面被覆面積の定量とハイブリダイゼーション
クエン酸塩安定化金ナノ粒子を１２ｍｅｒフルオレセイン修飾アルキルチオールＤＮＡ（ＨＳ−（ＣＨ２）６５′−ＣＧＣ−ＡＴＴ−ＣＡＧ−ＧＡＴ−（ＣＨ２）４−Ｆ［配列番号５０］）で官能化した。次いで、化学吸着していないオリゴヌクレオチドを完全に洗い流した後で、発蛍光団標識オリゴヌクレオチドを金表面から除去して表面被覆面積研究を実施し、（上記のような）蛍光分光法を用いてオリゴヌクレオチド濃度を定量した。
【０３６３】
金表面からすべてのオリゴヌクレオチドを除去し、次いで溶液から金ナノ粒子を除去することは、いくつかの理由で、蛍光による正確な被覆面積データを得るために重要である。第１に、標識した表面結合ＤＮＡの蛍光シグナルは、金ナノ粒子への蛍光共鳴エネルギー移動（ＦＲＥＴ）の結果として効率的に消光される。実際、フルオレセイン修飾オリゴヌクレオチド（１２〜３２ヌクレオチド鎖、配列は上記に記載）が１５．７±１．２ｎｍの金ナノ粒子上に固定化され、溶液中の残留オリゴヌクレオチドが洗い流された後では、フルオレセイン修飾オリゴヌクレオチドに関して測定可能なシグナルはほとんど存在しない。第２に、金ナノ粒子は、２００〜５３０ｎｍの間に有意な量の光を吸収し、そのために、蛍光測定時の溶液中の金ナノ粒子の存在は、フィルターとしての役割を果たし、利用可能な励起エネルギーだけでなく放出される放射線の強度をも低下させる。フルオレセインの最大放出時には、５２０ｎｍでの金表面プラズモンバンドが減少する。
【０３６４】
メルカプトエタノール（ＭＥ）を用いて、交換反応により表面結合オリゴヌクレオチドを急速に置換させた。置換動力学を調べるために、遠心および蛍光測定の前に、オリゴヌクレオチド修飾ナノ粒子を、増加時間、ＭＥ（１２ｍＭ）に暴露した。ナノ粒子を含まない溶液に関連する蛍光の強さを用いて、ナノ粒子からどの位多くのオリゴヌクレオチドが放出されるかを測定することができる。ＭＥと交換に放出されたオリゴヌクレオチドの量は、約１０時間の暴露まで増大した（図２９）が、これは、完全なオリゴヌクレオチドの置換を示している。置換反応は高速であり、これは、オリゴヌクレオチド膜がＭＥの金表面へのアクセスをブロックし得ないためであると考えられる（Ｂｉｅｂｕｙｃｋら，Ｌａｎｇｍｕｉｒ，第９巻，１７６６ページ（１９９３年））。
【０３６５】
金ナノ粒子上のアルキルチオール修飾１２ｍｅｒオリゴヌクレオチド（Ｓ１２Ｆ）の平均オリゴヌクレオチド表面被覆面積は、３４±１ｐｍｏｌ／ｃｍ２（試料の１０回の個別測定値の平均）であった。直径１５．７±１．２ｎｍの粒子の場合、これは、金粒子１個当たりおよそ１５９チオール結合１２ｍｅｒ鎖に相当する。バッチ毎に粒径はわずかに異なるものの、面積が正規化された表面被覆面積は、異なるナノ粒子配合物に関して類似していた。
【０３６６】
この方法が正確なオリゴヌクレオチド表面被覆面積を得るために有用であることを確認するために、金薄膜から発蛍光団標識オリゴヌクレオチドを置換する方法を用い、表面被覆面積データと類似の情報を得ることを目的とするが異なる技術を用いた実験と比較した。これらの実験では、金薄膜に対し、クエン酸塩安定化金ナノ粒子（上記参照）と類似の
オリゴヌクレオチド修飾およびＭＥ置換手順を課した。金薄膜のオリゴヌクレオチド置換対時間曲線は、金ナノ粒子に関して測定したものと極めて類似している。これは、これらの薄膜に関して測定した典型的な表面被覆面積値が金ナノ粒子上のオリゴヌクレオチド被覆面積よりいくらか低かったにも拘わらず、薄膜の置換速度は類似していることを示唆している。本発明者らの技術によって測定した金薄膜上のオリゴヌクレオチド表面被覆面積（１８±３ｐｍｏｌ／ｃｍ２）が、既に報告されたオリゴヌクレオチド薄膜上の被覆面積の範囲内（電気化学または表面プラズモン共鳴分光法（ＳＰＲＳ）を用いて測定された金電極上の２５塩基オリゴヌクレオチドに関しては１０ｐｍｏｌ／ｃｍ２（Ｓｔｅｅｌら，Ａｎａｌ．Ｃｈｅｍ．，第７０巻，４６７０−４６７７ページ（１９９８年））に含まれることは重要である。表面被覆面積の相違は、オリゴヌクレオチドの配列と長さの違いおよび薄膜の調整方法の違いによるものと考えられる。
【０３６７】
表面結合ｌ２ｍｅｒオリゴヌクレオチドを備えたナノ粒子への相補的な蛍光発色団標識されたオリゴヌクレオチド（１２′Ｆ））のハイブリダイゼーションの範囲を、上述のように測定した。簡潔に説明すると、Ｓ１２Ｆ修飾ナノ粒子を、１２Ｆ′に３μＭの濃度でハイブリダイゼーション条件（０．３Ｍ  ＰＢＳ、ｐＨ７）下で２４時間暴露し、次に、緩衝液で入念にリンスした。やはり、蛍光測定前に金からハイブリダイズした鎖を取り外すことが必要であった。これは、高ｐＨ溶液（ＮａＯＨ、ｐＨ１１）中で二重鎖ＤＮＡを変性させてから遠心にかけることにより遂行した。ハイブリダイズした１２′Ｆは、総計１．３±０．２ｐｍｏｌ／ｃｍ２（１５．７ｎｍ粒子当たり約６つの二本鎖；１粒子当たりの二本鎖の平均数は、正規化したハイブリダイズされた表面被覆範囲（ｐｍｏｌ／ｃｍ２）に、ＴＥＭによって測定した粒度分布から求められる平均粒子表面積を掛けることにより算出した。）に達した。非特異性吸着の程度を測定するために、Ｓ１２Ｆ修飾金ナノ粒子を、０．３Ｍ  ＰＢＳ中で、蛍光発色団標識した非相補的な１２塩基オリゴヌクレオチド（１２Ｆ′）に暴露した。入念なリンス（連続する遠心／再分散ステップ）とそれに続く高ｐＨ処理後、ナノ粒子上の非特異的に吸着したオリゴヌクレオチドの被覆範囲は約０．１ｐｍｏｌ／ｃｍ２であるとわかった。金電極に関する報告値とハイブリダイゼーション結果を比較するために、類似の方法を使用して、Ｓ１２Ｆ修飾金薄膜へのハイブリダイゼーションを測定した。ハイブリダイゼーション６＋２ｐｍｏｌ／ｃｍ２の程度は、金電極上の混合塩基２５ｍｅｒに対して報告されているハイブリダイゼーション（２−６ｐｍｏｌ／ｃｍ２）（Ｓｔｅｅｌら、Ａｎａｌ．Ｃｈｅｍ．７０：４６７０−４６７７（１９９８）と一致していた。
【０３６８】
ナノ粒子用システムおよび薄膜の両方に対するＳ１２Ｆ／１２Ｆ′系の表面被覆範囲およびハイブリダイゼーション値を、表７に要約する。最も顕著な結果は、ハイブリダイゼーション効率の低さである（ナノ粒子上の表面結合鎖の４％未満、薄膜上の鎖の３３％がハイブリダイズ）。以前の研究では、十分に密に充填されたオリゴヌクレオチド単分子層に対して、同様に低いハイブリダイゼーションが示されていた。これは、塩基の立体的密集性の組合せ（特に金表面付近の）と静電気反発相互作用とにより、入って来るハイブリダイズ鎖への接近容易性が低いことを反映している可能性がある。
【０３６９】
Ｌ．表面被覆範囲とハイブリダイゼーションに対するオリゴヌクレオチドスペーサーの影響
Ｓ１２Ｆオリゴヌクレオチドの適用範囲が高いことは、ナノ粒子安定化の点から有利であるが、その低いハイブリダイゼーション効率により、本願発明者らは、ハイブリダイズする配列の周囲の立体的混雑を減少させる手段を考案するように促された。アルキルチオール基と最初の１２塩基認識配列との間に２０ｄＡスペーサー配列が挿入された、オリゴヌクレオチド（３２ｍｅｒ）を合成した。このストラテジーを、以下の２つの仮定に基づき選択した。すなわち、１）ナノ粒子表面付近の塩基は、含窒素塩基と金表面間の相互作用の弱さと、鎖間の立体密集との故に、立体的に接近不能であること、および、２）直径
１５．７ｎｍの概ね球状の粒子では、概ねその表面に対して垂直な２０ｍｅｒスペーサーユニットの端部に付着された１２ｍｅｒ配列（Ｌｅｖｉｃｋｙら、Ｊ．Ａｍ．Ｃｈｅｍ．Ｓｏｃ．１２０：９７８７−９７９２（１９９８））は、表面に直接結び付けられた同じ１２ｍｅｒから形成されたフィルムに比べてより大きな自由体積を有するフィルムにつながるだろう。
【０３７０】
一本鎖ＳＡ２０１２Ｆ鎖の表面密度（１５±４ｐｍｏｌ／ｃｍ２）はＳｌ２Ｆ（３４の±１ｐｍｏｌ／ｃｍ２）よりも低いが、同一の表面修飾を使用して３２ｍｅｒで修飾した粒子は、１２ｍｅｒで修飾した粒子と比較して、かなりの安定性ｗｐ示した。予想されたように、ＳＡ２０１２Ｆ／１２Ｆ′系のハイブリダイゼーション効率」（６．６±０．２ｐｍｏｌ／ｃｍ２、４４％）は、元のＳ１２Ｆ／１２Ｆ′系のハイブリダイゼーション効率の約１０倍に増大した（表７）。
【０３７１】
Ｍ．オリゴヌクレオチド付着時の電解質濃度の効果
Ｓ１２Ｆ配列を用いた研究において、塩熟成ステップが、安定したオリゴヌクレオチド修飾ナノ粒子を得るのに重要であることが判明した（実施例３参照）。純水中Ｓ１２Ｆで修飾した金ナノ粒子を不可逆的に融解し、遠心すると、黒色沈殿物が形成されたが、塩中で熟成させたものは、高イオン強度溶液中で遠心しても凝集しなかった。安定性の増大は、立体保護作用および静電保護作用をもたらす高いオリゴヌクレオチド表面被覆面積によるものと考えられる。ＳＡ２０１２Ｆ修飾粒子を用いて、オリゴヌクレオチド表面添加に及ぼす電解質条件の効果を調べた。図８に示すように、５′ヘキシルチオールおよび３′フルオレセイン部分を有するチオール修飾オリゴヌクレオチドを調製し、上記のように金ナノ粒子に付着させ、ナノ粒子上のこれらのオリゴヌクレオチドの表面被覆面積を上記のように定量した。結果は以下の表７に示されている。水中のオリゴヌクレオチドに４８時間暴露した金ナノ粒子の最終表面被覆面積は、塩で「熟成」させるか、または実験の最後の２４時間にわたって漸進的に塩濃度を増大させて（最終濃度は１．０Ｍ  ＮａＣｌ）調製したものと比べると、はるかに低かった（７．９±０．２ｐｍｏｌ／ｃｍ２）（上記参照）。
【０３７２】
合成された金ナノ粒子は、極めて低いイオン強度媒質中でさえ不可逆的に凝集することは注目に値する。確かに、金ナノ粒子は本来、塩、特にオリゴヌクレオチドなどのポリアニオンには不相溶である。安定したオリゴヌクレオチド粒子を調製するためには、この熟成処理が必須である。したがって、粒子は、イオン強度を徐々に増大させる前に、先ず、水中のアルキルチオールオリゴヌクレオチドで修飾しなければならない。オリゴヌクレオチドは、初期には、窒素含有塩基と金との弱い相互作用を介して結合した状態で平らに横たわっていると思われる。類似の相互作用モードが薄膜に付けたオリゴヌクレオチドに関して提案されている（Ｈｅｒｎｅら，Ｊ．Ａｍ．Ｃｈｅｍ．Ｓｏｃ．，第１１９巻，８９１６−８９２０ページ（１９９７年））。しかし、オリゴヌクレオチドと正に帯電したナノ粒子表面との相互作用は、さらに強力であると予想される（Ｗｅｉｔｚら，Ｓｕｒｆ．Ｓｃｉ．，第１５８巻，１４７−１６４ページ（１９８５年））。熟成ステップにおいて、高イオン強度媒質は、隣接するオリゴヌクレオチド間の電荷反発だけでなくポリアニオンオリゴヌクレオチドと正に帯電した金表面との間の引力をも効率的に遮蔽する。これにより、より多くのオリゴヌクレオチドがナノ粒子表面に結合し、それによってオリゴヌクレオチド表面被覆面積が増大する。
【０３７３】
Ｎ．表面被覆範囲に対するオリゴヌクレオチドスペーサー配列の影響
スペーサーの配列がどのようにＡｕナノ粒子上のオリゴヌクレオチドの被覆範囲に影響するかを調べるために、３′プロピルチオールとフルオレセイン標識１２ｍｅｒ配列の間に２０ｄＡスペーサーおよび２０ｄＴスペーサーが挿入されたフルオレセイン修飾３２ｍｅｒ鎖を、調製した。Ｓ３′Ｔ２０１２ＦとＳ３′Ａ２０１２Ｆで修飾したナノ粒子に関
する表面被覆範囲とハイブリダイゼーションの研究で最も顕著な結果は、２０ｄＡスペーサー（２４±１ｐｍｏｌ／ｃｍ２）と比較して、２０ｄＴスペーサー（３５±１ｐｍｏｌ／ｃｍ２）でより大きな表面被覆範囲が達成されたことである。ハイブリダイズした表面結合鎖のパーセンテージはＳＴ２０ｌ２ｍｅｒナノ粒子（７９％）ではＳＡ２０１２ナノ粒子（「〜９４％」より低かったが、ハイブリダイズした鎖の数は匹敵していた。これらの結果は、ｄＴ豊富なオリゴヌクレオチド鎖が、ｄＡ豊富なオリゴヌクレオチドよりも低い程度でナノ粒子表面と非特異的に相互作用することを示唆している。従って、２０ｄＡスペーサーセグメントが粒子表面上で平坦に横渡ることにより金の部位をブロックする一方、２０ｄＴスペーサーセグメントは、金の表面から垂直に延びることができ、これはより高い表面被覆範囲を促す。
【０３７４】
Ｏ．同時吸着された希釈剤オリゴヌクレオチドの影響
効率的なハイブリダイゼーションに加えて、オリゴヌクレオチド修飾ナノ粒子の別の重要な特性は、ハイブリダイゼーション事象の総数を調節する可能性である。これは、認識鎖の表面密度の調節により最も容易に遂行される。他の研究者は、ハイブリダイゼーションを制御するために、金電極上の修飾オリゴヌクレオチドと共に、メルカプトヘキサノールのよう同時吸着される希釈剤アルキルチオールを使用した（Ｓｔｅｅｌら、Ａｎａｌ．Ｃｈｅｍ．７０：４６７０−４６７７（１９９８）；Ｈｅｒｎｅら、Ｊ．Ａｍ．Ｃｈｅｍ．Ｓｏｃ．１１９：８９１６−８９２０（１９９７））。しかしながら、保護されていない金ナノ粒子の固有の低い安定性は、希釈剤分子の選択に重大な制約を提起した。チオール修飾２０ｄＡ配列（ＳＡ２０）［配列番号５５］は、ハイブリダイゼーションに必要な高いイオン強度の緩衝液中での粒子安定性を維持し、かつ非特異的吸着から表面を保護する点で、適切していることがわかった。
【０３７５】
ナノ粒子を、種々の認識鎖（ＳＡ２０１２Ｆ）対希釈剤（ＳＡ２０）鎖の分子比を有する溶液を用いて修飾した。得られた粒子を、ＳＡ２０１２Ｆ表面密度の測定のために上述の蛍光方法で分析し、次に、１２′Ｆとのハイブリダイゼーション効率に関してテストした。
【０３７６】
ＳＡ２０１２Ｆ表面密度は、堆積溶液中のＳＡ２０１２Ｆ対ＳＡ２０の比率に関して直線的に増加した（図３０）。これは、ナノ粒子に付けられたＳＡ２０１２ＦとＳＡ２０の比が溶液の比を反映することを示唆しているので、面白い結果である。この結果は、溶解度と鎖長が吸着動力学に重大な役割を果たす、短鎖アルキルまたはＴ官能化チオールの混合物に通常見られる結果と対照的である（Ｂａｉｎら、Ｊ．Ａｍ．Ｃｈｅｍ．Ｓｏｃ．１１１：７１５５−７１６４（１９８９）；Ｂａｉｎら、Ｊ．Ａｍ．Ｃｈｅｍ．Ｓｏｃ．１１１：７１６４−７１７５（１９８９）。
【０３７７】
個々の異なるサンプルにハイブリダイズした相補的な１２Ｆオリゴヌクレオチドの量も、ＳＡ２０１２Ｆ表面被覆範囲の増加につれて直線的に増加した（図３１）。この関係が良好に定義されるという事実は、ナノ粒子−オリゴヌクレオチド共役体のハイブリダイゼーションの程度を予測および制御できることを示す。これは１２Ｆ′のハイブリダイゼーションがより高いＳＡ２０１２Ｆ被覆範囲ではより困難になり、オリゴヌクレオチド間に立体的密集と静電気反発が起こる可能性が高いことを示唆している。
【０３７８】
Ｐ．要約
本研究は、オリゴヌクレオチドを付着させたナノ粒子を安定化させる程度に高いが、高い割合の鎖が溶液中のオリゴヌクレオチドとのハイブリダイゼーションのために接近できる程度に低く、オリゴヌクレオチド被覆範囲間のバランスを達成することが重要であることを示している。それは、オリゴヌクレオチドを、高いオリゴヌクレオチド表面被覆範囲を得るためにナノ粒子に付着させたり、静電相互作用を減らすためにオリゴヌクレオチド
スペーサーセグメントに付着させたり、各ナノ粒子に対するハイブリダイゼーション事象の平均数を再現可能に制御するために同時吸着鎖を付着したりしている間に、塩条件を調節させることにより達成される。鎖（スペーサー）の配列の性質が、金ナノ粒子に装填されたオリゴヌクレオチド鎖の数に影響を及ぼすことも示された。この研究は、オリゴヌクレオチドとナノ粒子の間の相互作用の理解ならびにナノ粒子−オリゴヌクレオチド検出方法の感度の最良化に関して重要な意味合いを持つ。
【０３７９】
【表７】
2006288406.tif 000008
【０３８０】
【化１】
2006288406.tif 000009
【０３８１】
【化２】
2006288406.tif 000010
【０３８２】
【表８】
2006288406.tif 000011
【０３８３】
【表９】
2006288406.tif 000012
【０３８４】
実施例１９：  遺伝子チップアッセイ
この実施例では、オリゴヌクレオチド官能化金ナノ粒子を用いたコンビナトリアルＤＮＡアレイの選択的が非常に高くかつ非常に高感度な分析法を説明する。非常に狭いナノ粒子−標的複合体熱解離温度範囲により、ヌクレオチド誤対合を１つ有する標的から所与のオリゴヌクレオチド配列を、非常に高い選択性で識別することができる。さらに、銀（Ｉ）のナノ粒子触媒還元に基づくシグナル増幅法と組合せると、このナノ粒子配列検出系の感度は、慣用の類似発蛍光団系の感度よりも２桁の大きさだけ優れている。
【０３８５】
科学者が病気の遺伝的根拠を明らかにし、この新規な情報を医学診断や治療の改良に用いるにつれ、配列選択的ＤＮＡ検出はますますその重要度を増している。サザンブロットやコンビナトリアルＤＮＡチップなどの一般に用いられている異種ＤＮＡ配列検出系は、標的ＤＮＡと相補的な表面結合一本鎖オリゴヌクレオチドの特異的ハイブリダイゼーションに基づいている。これらのアッセイの特異性も感度も、全対合配列および誤対合配列にハイブリダイズした捕獲鎖の解離特性に依存する。以下に説明するように、驚くべきことには、基板にハイブリダイズした単１種類のナノ粒子が類似の発蛍光団ベース系や非標識ＤＮＡよりも実質的に急激な融解プロファイルを示すことが発見された。さらに、ナノ粒子二本鎖の融解温度は、同一配列を有する類似の発蛍光団系の場合より１１℃も高い。これら２つの観察結果を、銀（Ｉ）のナノ粒子触媒還元に基づく定量的シグナル増幅法の開発と合わせると、１単塩基誤対合選択性および類似の慣用発蛍光団ベースアッセイよりも２桁も高い感度を有する新規なチップベースＤＮＡ検出系の開発が可能になる。
【０３８６】
３成分サンドイッチアッセイ形式（図３２参照）において、透明な基板にハイブリダイズした特定のＤＮＡ配列の存在を示すために、実施例３に記載のように調製したオリゴヌクレオチドが付着している金ナノ粒子（直径１３ｎｍ）を用いた。典型的な実験では、基板は、実施例１０に記載のようなアミン修飾プローブオリゴヌクレオチドを用いて、フロートガラス製顕微鏡スライド（フィッシャー・サイエンティフック社）を官能化して作製した。この方法を用いて、スライドの表面全体に１種類のオリゴヌクレオチドかまたは市販のマイクロアレイヤーを用いてスポットした複数種類のオリゴヌクレオチドアレイで官能化したスライドを作製した。次いで、指示オリゴヌクレオチドが付着しているナノ粒子および（炭疽菌保護抗原配列をベースとする）合成３０ｍｅｒオリゴヌクレオチド標的を
これらの基板に同時ハイブリダイズさせた（図３２参照）。したがって、表面のナノ粒子の存在によって、特定の３０塩基配列の検出が示された。標的濃度が高い（≧１ｎＭ）と、表面上のハイブリダイズした高密度のナノ粒子が、表面を明るいピンク色にした（図３３参照）。標的濃度が低い場合、付着しているナノ粒子は、（電界放出走査電子顕微鏡検査では画像が見られたが）肉眼で見ることはできなかった。基板表面にハイブリダイズしたナノ粒子の視覚化を容易にするために、銀イオンをヒドロキノンによって触媒的に還元してスライド表面上に銀金属を形成するシグナル増幅法を用いた。この方法は、組織化学顕微鏡検査研究において、タンパク質−および抗体−結合金ナノ粒子を拡大するために用いられている（Ｈａｃｋｅｒ，Ｃｏｌｌｏｉｄａｌ  Ｇｏｌｄ：Ｐｒｉｎｃｉｐｌｅｓ，Ｍｅｔｈｏｄｓ，ａｎｄ  Ａｐｐｌｉｃａｔｉｏｎｓ，Ｍ．Ａ．Ｈａｙａｔ編（Ａｃａｄｅｍｉｃ  Ｐｒｅｓｓ，Ｓａｎ  Ｄｉｅｇｏ，１９８９年），第１巻，第１０章；Ｚｅｈｂｅら，Ａｍ．Ｊ．Ｐａｔｈｏｌ．，第１５０巻，１５５３ページ（１９９７年））が、その定量的ＤＮＡハイブリダイゼーションアッセイにおける使用は新規である（Ｔｏｍｌｉｎｓｏｎら，Ａｎａｌ．Ｂｉｏｃｈｅｍ．，第１７１巻，２１７ページ（１９８８年））。この方法は、ナノ粒子プローブの極めて低い表面被覆面積を簡単な平台型スキャナや肉眼で視覚化し得た（図３３）だけでなく、染色面積の光学密度に基づく標的ハイブリダイゼーションの定量も可能になった（図３４）。重要なことには、標的の不在下、または非相補的標的の存在下には、表面の染色は観察されず、これは、ナノ粒子の表面への非特異的結合も、非特異的銀染色も起こらないことを証明している。この結果は、核酸の非常に高い感度かつ非常に選択的な検出を可能にするこれらのナノ粒子−オリゴヌクレオチド共役体の優れた特徴である。
【０３８７】
さらに、本発明のオリゴヌクレオチド官能化ナノ粒子の固有のハイブリダイゼーション特性を、さらにコンビナトリアルオリゴヌクレオチドアレイ（または「遺伝子チップ」）の選択性を改良するために用い得ることが確認された（Ｆｏｄｏｒ，Ｓｃｉｅｎｃｅ，第２７巻，３９３ページ（１９９７年））。オリゴヌクレオチドアレイの異なる素子にハイブリダイズした標的の相対比は、標的配列決定時のアレイの正確性を決定するであろう。この比率は、異なる捕獲鎖とＤＮＡ標的との間で形成された二本鎖のハイブリダイゼーション特性に依存する。驚くべきことには、これらのハイブリダイゼーション特性は、発蛍光団標識の代わりにナノ粒子標的を用いることにより劇的に改良される。図３５に示されているように、ナノ粒子標識標的の表面結合捕獲鎖からのデハイブリダイゼーションは、同一配列を有する発蛍光団標識標的のものよりはるかに温度感受性である。発蛍光団標識標的は、極めて広範な温度範囲（一次導関数ＦＷＨＭ＝１６℃）にわたって表面捕獲鎖からデハイブリダイズしたが、同一ナノ粒子標識標的ははるかに急激に融解した（一次導関数ＦＷＨＭ＝３℃）。これらの急勾配の解離プロファイルは、通常、ハイブリダイゼーションストリンジェンシー洗浄によって影響を受ける、チップベースの配列分析のストリンジェンシーを改善すると予想された。確かに、相補的表面プローブにハイブリダイズした標的と、（図３５の水平線によって表される）特定温度下のストリンジェンシー洗浄後に、誤対合プローブにハイブリダイズした標的との比率は、発蛍光団標識よりナノ粒子標識の方がはるかに高い。これは、チップ検出形式における高選択性を意味する筈である。さらに、ナノ粒子標識は、それによって、それより低いと、二本鎖が室温下に自発融解する臨界濃度を低下させる表面二本鎖の融解温度（Ｔｍ）を上昇させることによりアレイ感度を向上させるであろう。
【０３８８】
オリゴヌクレオチドアレイの比色指示剤としてのナノ粒子の有効性を評価するために、テストチップを合成標的でプローブし、発蛍光団指示剤とナノ粒子指示剤とで標識した。テストアレイとオリゴヌクレオチド標的は、公開されているプロトコル（Ｇｕｏら，Ｎｕｃｌ．Ａｃｉｄｓ  Ｒｅｓ．，第２２巻，５４５６ページ（１９９４年）；Ｇｅｎｅｔｉｃ  Ｍｉｃｒｏｓｙｓｔｅｍｓ  ４１７  Ｍｉｃｒｏａｒｒａｙｅｒを用いて、３７５μｍで分離された直径１７５μｍのスポットアレイをパターン化した）に従って作製した。
アレイは、標的の８位の４つの可能なヌクレオチド（Ｎ）それぞれに対応する４つの素子を含んでいた（図３２参照）。ハイブリダイゼーション緩衝液中で、合成標的と、蛍光標識またはナノ粒子標識プローブとを段階的にアレイにハイブリダイズさせたが、各ステップの後で、３５℃のストリンジェンシー緩衝液洗浄を行った。先ず、２×ＰＢＳ（０．３Ｍ  ＮａＣｌ、１０ｍＭ  Ｎａ２Ｈ２ＰＯ４／Ｎａ２ＨＰＯ４緩衝液、ｐＨ７）中の１ｎＭ  合成標的溶液２０μｌとアレイとを、室温下に４時間、ハイブリダイゼーションチャンバ（Ｇｒａｃｅ  Ｂｉｏ−Ｌａｂｓ  Ｃｏｖｅｒ  Ｗｅｌｌ  ＰＣ２０）中でハイブリダイズさせ、次いで、３５℃下に清浄な２×ＰＢＳ緩衝液で洗浄した。次いで、２×ＰＢＳ中１００ｐＭ  オリゴヌクレオチド官能化金ナノ粒子溶液２０μｌとアレイとを、室温下に４時間、新鮮なハイブリダイゼーションチャンバ中でハイブリダイズさせた。アレイを３５℃下に清浄な２×ＰＢＳで洗浄し、次いで、２×ＰＢＳ（０．３Ｍ  ＮａＮＯ３、１０ｍＭＮａＨ２ＰＯ４／Ｎａ２ＨＰＯ４緩衝液、ｐＨ７）で２回洗浄した。次いで、ナノ粒子アレイを銀増幅溶液（シグマ・ケミカル社、Ｓｉｌｖｅｒ  Ｅｎｈａｎｃｅｅｒ  Ｓｏｌｕｔｉｏｎ）中に５分間浸漬し、水で洗浄した。銀増幅により、アレイ素子はかなり暗色化し、直径２００μｍの素子は平台型スキャナまたは肉眼でさえ容易に見ることができた。
【０３８９】
モデル標的およびナノ粒子標識プローブで攻撃し、銀溶液で染色したアレイは、相補的アレイ素子への選択性の高いハイブリダイゼーションを明瞭に示した（図３６Ａ）。同じ捕獲配列の重複スポットは、再現性があってばらつきのないハイブリダイゼーションシグナルを示した。ナノ粒子または銀染料によるバックグラウンド吸着は全く観察されなかった。平台型スキャナによって記録された画像グレースケール値は、清浄な顕微鏡スライドに関して観察されたものと同じであった。８位のアデニン（Ｎ＝Ａ）に対応する暗いスポットは、オリゴヌクレオチド標的が、３：１を超える比率で、誤対合鎖よりも完全相補性捕獲鎖に選択的にハイブリダイズしたことを示している。さらに、各スポットセットの総合グレースケール値は、ワトソン・クリック型塩基対、Ａ：Ｔ＞Ｇ：Ｔ＞Ｃ：Ｔ＞Ｔ：Ｔ（Ａｌｌａｗｉら，Ｂｉｏｃｈｅｍｉｓｔｒｙ，第３６巻，１０５８１ページ（１９８８年））の予測安定性に従う。通常、Ｇ：Ｔ誤対合をＡ：Ｔ相補体から識別するのは特に難しく（Ｓａｉｋｉら，Ｍｕｔａｔｉｏｎ  Ｄｅｔｅｃｔｉｏｎ，Ｃｏｔｔｏｎら編（Ｏｘｆｏｒｄ  Ｕｎｉｖｅｒｓｉｔｙ  Ｐｒｅｓｓ，Ｏｘｆｏｒｄ，１９９８年），第７章；Ｓ．Ｉｋｕｔａら，Ｎｕｃｌ．Ａｃｉｄｓ  Ｒｅｓ．，第１５巻，７９７ページ（１９８７年））、これら２種のアレイ素子の識別は、１つのヌクレオチド誤対合の検出におけるナノ粒子標識の驚異的な分解能を証明している。ナノ粒子ベースアレイの選択性は、発蛍光団指示アレイの選択性より高く（図３６Ｂ）、発蛍光団標識は８位のアデニンに対して２：１の選択性を提供したに過ぎない。
【０３９０】
ナノ粒子標識プローブを利用するアッセイは、発蛍光団標識プローブを利用するものより感度が有意に高かった。ハイブリダイゼーションシグナルを、５０ｆＭ程度の低さ（または、２０μｌの溶液を含有するハイブリダイゼーションチャンバの場合は、１×１０６総コピー数）の標的濃度のＮ＝Ａ要素で分解することができた。これは、通常、１ｐＭ以上の標的濃度が要求される慣用のＣｙ３／Ｃ７５発蛍光団標識アレイに比べて劇的な感度の向上を示している。表面上に固定化されたナノ粒子−標的複合体に関して観察された高融解温度がアレイの感度に寄与していることは疑いもない。ナノ粒子系の場合に発蛍光団系に比べてプローブ／標的／表面−オリゴヌクレオチド複合体の安定性が増大すると、洗浄ステップ中に失われる標的およびプローブが少なくなると考えられる。
【０３９１】
コンビナトリアルオリゴヌクレオチドアレイの比色性ナノ粒子標識は、誤対合１つの解像、感度、コスト、使用し易さが重要な要素である一ヌクレオチド多型分析などの用途に有用であろう。さらに、全体的に最適化する必要があるこの系の感度は、ポリメラーゼ連鎖反応などの標的増幅計画を必要とせずに、オリゴヌクレオチド標的を検出するための潜
在的な方法を示している。
実施例２０：  ナノ粒子構造
ハイブリダイズしたＤＮＡリンカーを媒介としたガラス支持体上への超分子重層金ナノ粒子構造の可逆的集合体を説明する。オリゴヌクレオチド官能化ナノ粒子を、相補的ＤＮＡリンカーの存在下、オリゴヌクレオチド官能化ガラス支持体に連続付着させる。ＤＮＡの独特な認識特性により、相補的リンカーの存在下にナノ粒子構造が選択的に集合する。さらに、これらの構造は、溶液の温度、ｐＨ、およびイオン強度を含めた連結二本鎖ＤＮＡのハイブリダイゼーションを媒介する外部刺激に応答して集合したり、離散したりし得る。この系は、固相支持体上にナノ粒子ベース構造を構築する極めて選択的かつ制御された方法を提供することに加えて、ＤＮＡによって連結されたナノ粒子網目構造の光学特性と融解特性とに影響を与える要素の研究を可能にする。
【０３９２】
別の者は、いかにして、二官能価有機分子（Ｇｉｔｔｉｎｓら，Ａｄｖ．Ｍａｔｅｒ．，第１１巻，７３７ページ（１９９９年）；Ｂｒｕｓｔら，Ｌａｎｇｍｕｉｒ，第１４巻：５４２５ページ（１９９８年）；Ｂｒｉｇｈｔら，Ｌａｎｇｍｕｉｒ，第１４巻：５６９６ページ（１９９８年）；Ｇｒａｂａｒら，Ｊ．Ａｍ．Ｃｈｅｍ．Ｓｏｃ．，第１１８巻：１１４８ページ（１９９６年）；Ｆｒｅｅｍａｎら，Ｓｃｉｅｎｃｅ，第２６７巻：１６２９ページ（１９９５年）；Ｓｃｈｍｉｄら，Ａｎｇｅｗ．Ｃｈｅｍ．Ｉｎｔ．Ｅｄ．Ｅｎｇｅｌ．，第３９巻：１８１ページ（２０００年）；Ｍａｒｉｎａｋｏｓら，Ｃｈｅｍ．Ｍａｔｅｒ．，第１０巻：１２１４ページ（１９９８年））または高分子電解質（Ｓｔｏｒｈｏｆｆら，Ｊ．Ａｍ．Ｃｈｅｍ．Ｓｏｃ．，第１２０巻，１９５９ページ（１９９８年）；Ｓｔｏｒｈｏｆｆら，Ｊ．Ｃｌｕｓｔｅｒ  Ｓｃｉ．，第８巻：１７９ページ（１９９７年）；Ｅｌｇｈａｎｉａｎら，Ｓｃｉｅｎｃｅ，第２７７巻：１０７８ページ（１９９７年）；Ｍｉｒｋｉｎら，Ｎａｔｕｒｅ  第３８２巻，６０７ページ（１９９６年））を使用して平面構造から単層および多層ナノ粒子材料を制御可能に構築し得るかを証明した。ナノ粒子の相互連結体としてＤＮＡを用いることの魅力的な特徴は、ＤＮＡ配列を選択することにより、粒子間間隔、粒子周期性および粒子組成を合成的にプログラムし得ることである。さらに、オリゴヌクレオチドの可逆結合特性を利用して、動構造ではなく熱力学的構造を確実に形成し得る。この方法は、固相支持体からのナノ粒子ベース構造の成長を制御する新規かつ強力な方法を提供するだけでなく、ナノ粒子凝集体サイズと、凝集体ＤＮＡ相互連結構造の融解特性および光学特性との関係を評価することもできる。これら２つの物理的パラメータとそれらの材料構築物との関係は、特にバイオ検出分野におけるナノ粒子網目構造材料の利用に必須である。
【０３９３】
多層集合体の構築に用いられる直径１３ｎｍのオリゴヌクレオチド官能化金ナノ粒子を実施例１および３に記載のように調製した。これらのナノ粒子には、それぞれナノ粒子ａおよびｂを生成する、５′−ヘキシルチオール−キャップオリゴヌクレオチド１（５′−ＨＳ（ＣＨ２）６Ｏ（ＰＯ２−）Ｏ−ＣＧＣＡＴＴＣＡＧＧＡＴ−３′［配列番号５０］と、３′−プロパンチオール−キャップオリゴヌクレオチド２（３′−ＨＳ（ＣＨ２）３Ｏ（ＰＯ２−）Ｏ−ＡＴＧＣＴＣＡＡＣＴＣＴ−５′［配列番号５９］が付着していた（図３７参照）。実施例１０に記載のように、ガラス製スライドを１２ｍｅｒオリゴヌクレオチド２で官能化した。ナノ粒子層を構築するために、先ず、基板を２４ｍｅｒリンカー３（５′−ＴＡＣＧＡＧＴＴＧＡＧＡＡＴＣＣＴＧＡＡＴＧＣＧ−３′［配列番号６０］）の１０ｎＭ溶液に浸漬し、室温下に４時間ハイブリダイズさせた（図３７参照）。支持体を清浄な緩衝液で洗浄し、次いで、第１ナノ粒子層を付着させるために室温下に４時間、粒子ａの２ｎＭ溶液とハイブリダイズさせた。同様に基板表面をリンカー３とナノ粒子ｂの溶液に暴露するだけで第２ナノ粒子層を第１ナノ粒子層に付着させることができた。これらのハイブリダイゼーションステップを繰り返して、各層がリンカー３を介して前の層に連結したナノ粒子ａとｂの多重交互層を付着させることができた。リンカーの不在下、または非相補的オリゴヌクレオチドの存在下では、表面へのナノ粒子のハイブリダイゼ
ーションは観察されなかった。さらに、ＤＮＡリンカーのハイブリダイゼーションを促進させる条件：中性ｐＨ、穏和な塩濃度（＞０．０５Ｍ  ＮａＣｌ）および二本鎖融解温度（Ｔｍ）を下回る温度下にのみ多層集合体が観察された。
【０３９４】
ハイブリダイズした各ナノ粒子層は、基板をより暗紅色とし、１０層がハイブリダイズした後の支持ガラス製スライドには、反射による金色が出現した。表面へのナノ粒子の連続ハイブリダイゼーションのモニターには、基板の透過ＵＶ−可視分光法を用いた（図３８Ａ）。初期ナノ粒子層の吸光度の低さは、この層がさらなる層の形成を促進するもととなったことを示唆しており、層を追加するに従って、プラズモンバンドの強度がほぼ線形に増大することが示された（各連続ナノ粒子層の形成に関して、リンカー３またはナノ粒子溶液の暴露時間を長くしたり、濃度を増大させたりしても、さらなる吸光度の増大は観察されなかった）。初期ナノ粒子層生成後に吸光度が線形に増大したことは、連続的に層を加えるに従って、表面がハイブリダイズしたナノ粒子で飽和されたことを示している（図３８Ｂ）。これは、１層の場合には低いナノ粒子被覆を示すが、２層の場合にはほぼ完全な被覆を示す表面上の１つ（図３９Ａ）および２つ（図３９Ｂ）のナノ粒子層の電界放出走査型電子顕微鏡（ＦＥ−ＳＥＭ）画像によって支持される。多層集合体のプラズモンバンドλｍａｘは、５層になった後でさえ、１０ｎｍ以下しかシフトしない。このシフトの検出は、金ナノ粒子凝集体の他の実験的処理（Ｇｒａｂａｒら，Ｊ．Ａｍ．Ｃｈｅｍ．Ｓｏｃ．，第１１８巻，１１４８ページ（１９９６年））および理論的処理（Ｑｕｉｎｔｅｎら，Ｓｕｒｆ．Ｓｃｉ．，第１７２巻，５５７ページ（１９９６年）；Ｙａｎｇら，Ｊ．Ｃｈｅｍ．Ｐｈｙｓ．，第１０３巻：８６９ページ（１９９５年））と一致する。しかし、シフトの大きさは、λｍａｘ＞５７０ｎｍを示す、オリゴヌクレオチドに連結した金ナノ粒子網目構造の懸濁液に関して先に観察されたものと比較すると小さい（先の実施例参照）。これは、金ナノ粒子ベースのオリゴヌクレオチドプローブに関して観察された赤色から青色への劇的な変色を生成するには、恐らく何百または何千ものもっと多くのナノ粒子が連結する必要があることを示唆している。（Ｓｔｏｒｈｏｆｆら，Ｊ．Ａｍ．Ｃｈｅｍ．Ｓｏｃ．，第１２０巻，１９５９ページ（１９９８年）；Ｓｔｏｒｈｏｆｆら，Ｊ．Ｃｌｕｓｔｅｒ  Ｓｃｉ．，第８巻，１７９ページ（１９９７年）；Ｅｌｇｈａｎｉａｎら，Ｓｃｉｅｎｃｅ，第２７７巻，１０７８ページ（１９９７年）；Ｍｉｒｋｉｎら，Ｎａｔｕｒｅ，第３８２巻，６０７ページ（１９９６年））。凝集した金ナノ粒子の表面プラズモンシフトは、粒子間間隔に大きく依存することが明らかにされた（Ｑｕｉｎｔｅｎら，Ｓｕｒｆ．Ｓｃｉ．，第１７２巻：５５７ページ（１９８６年）；Ｓｔｏｒｈｏｆｆら，Ｊ．Ａｍ．Ｃｈｅｍ．Ｓｏｃ．，前掲）。オリゴヌクレオチドリンカーにより提供される大きな間隔（この系の場合８．２ｎｍ）によって、金表面プラズモンバンドに及ぼすナノ粒子凝集の累積的効果が有意に低下する。
【０３９５】
集合したナノ粒子多層の解離特性は、層の数に大きく依存していた。多層でコートされた基板を緩衝液に懸濁し、温度を連結オリゴヌクレオチドのＴｍより高い温度（５３℃）に上げると、ナノ粒子は、無色のガラス表面を残して、溶液中に解離した。緩衝懸濁液のｐＨを上下させたり（＞１１または＜３）、塩濃度を低下させたり（０．０１Ｍ  ＮａＣｌ未満）しても、連結したＤＮＡをデハイブリダイズすることによりナノ粒子は解離した。多層集合体は完全に可逆性であり、ナノ粒子は、ガラス基板にハイブリダイズしたり、ガラス基板からデハイブリダイズしたりし得る（例えば、３つのサイクルは、検出可能な不可逆性ナノ粒子結合がないことが示された）。
【０３９６】
重要なことには、表面結合ナノ粒子集合体はすべて連結オリゴヌクレオチドのＴｍを超える温度で解離したが、これらの転移の急激さは、支持されている凝集体のサイズに依存していた（図３９Ｄ−Ｆ）。驚くべきことには、支持体からの第１ナノ粒子層の解離は、溶液中にナノ粒子を含まない同じオリゴヌクレオチド（図３９Ｃ）のものより急激な転移（図３９Ｄ、一次導関数のＦＷＨＭ＝５℃）を示した。基板にさらにナノ粒子層がハイブ
リダイズするにつれ、オリゴヌクレオチド連結ナノ粒子の融解転移は、溶液中に見出された大きなナノ粒子網目構造集合体の融解転移と同等になるまで連続的に急激さを増した（図３９Ｅ−Ｆ、一次導関数のＦＷＨＭ＝３℃）。（Ｇｉｔｔｉｎｓら，Ａｄｖ．Ｍａｔｅｒ．，第１１巻：７３７ページ（１９９９年）；Ｂｒｕｓｔら，Ｌａｎｇｍｕｉｒ，第１４巻：５４２５ページ（１９９８年）。）これらの実験は、最適な急激融解曲線を得るためには、３つ以上のナノ粒子と多重ＤＮＡの相互連結体が必要であることを立証している。これらの実験はさらに、この系における光学的変化が融解特性から完全に切り離されている（すなわち、凝集が小さいと、急激な転移は生じ得るが、それでも変色は生じない）ことを示している。
実施例２１：  金ナノ粒子集合体の電気的性質
ＤＮＡを介した電子的移動は、過去数年にわたり化学の分野で最も広範囲に討議されている問題の１つである。（Ｋｅｌｌｅｙら，Ｓｃｉｅｎｃｅ，第２８３巻：３７５−３８１ページ（１９９９年）；Ｔｕｒｒｏら，ＪＢＩＣ、第３巻：２０１−２０９ページ（１９９８年）；Ｌｅｗｉｓら，ＪＢＩＣ，第３巻：２１５−２２１ページ（１９９８年）；Ｒａｔｎｅｒ，Ｍ．，Ｎａｔｕｒｅ，第３９７巻，４８０−４８１ページ（１９９９年）；Ｏｋａｈａｔａら，Ｊ．Ａｍ．Ｃｈｅｍ．Ｓｏｃ．，第１２０巻，６１６５−６１６６ページ（１９９８年））。ＤＮＡは効率的に電子を移動させ得ると主張するものもいるが、ＤＮＡは絶縁体であると考えるものもいる。
【０３９７】
表面上類似点の無い研究分野において、ナノ粒子をベースとした材料の電気的性質の研究に多大な努力が傾けられてきた（Ｔｅｒｒｉｌｌら，Ｊ．Ａｍ．Ｃｈｅｍ．Ｓｏｃ．，第１１７巻，１２５３７−１２５４８ページ（１９９５年）；Ｂｒｕｓｔら，Ａｄｖ．Ｍａｔｅｒ．，第７巻，７９５−７９７ページ（１９９５年）；Ｂｅｔｈｅｌｌら，Ｊ．Ｅｌｅｃｔｒｏａｎａｌ．Ｃｈｅｍ．，第４０９巻：１３７−１４３ページ（１９９６年）；Ｍｕｓｉｃｋら，Ｃｈｅｍ．Ｍａｔｅｒ．，第９巻：１４９９−１５０１ページ（１９９７年）；Ｂｒｕｓｔら，Ｌａｎｇｍｕｉｒ，第１４巻，５４２５−５４２９ページ（１９９８年）；Ｃｏｌｌｉｅｒら，Ｓｃｉｅｎｃｅ，第２７７巻：１９７８−１９８１ページ（１９９７年））。確かに、多くのグループがナノ粒子を二次元および三次元網目構造に集合させる方法を探究し、そのような構造の電子特性を調査してきた。しかし、ＤＮＡと連結させたナノ粒子ベース材料の電気的性質については実質的に何も分っていない。
【０３９８】
この研究において初めて、異なる長さのＤＮＡ相互連結体によって形成された金ナノ粒子集合体の電気的性質が調査された。以下に示されているように、これらのハイブリッド無機集合体は、２４〜７２ヌクレオチド範囲にわたるオリゴヌクレオチド粒子相互連結体長にも拘わらず、半導体として挙動する。本明細書に記載されている結果は、ＤＮＡ相互共役体が、金属ナノ粒子間の絶縁バリヤを形成不要で、このため粒子の電気的性質を破壊することのない、金属ナノ粒子用の化学的に特異的な足場材料として用い得ることを示している。これらの結果は、そのようなハイブリッド集合体を電子材料として利用し得る新規な方法を示している。
【０３９９】
この主題の中心には以下の問題がある：ＤＮＡを介して集合したナノ粒子は、それでも電気を伝導し得るか、または各粒子上に重度に添加されたＤＮＡ相互共役体は絶縁シェルとして作用し得るか、ということである（Ｍｕｃｉｃ，Ｒ．Ｃ．，Ｓｙｎｔｈｅｔｉｃａｌｌｙ  Ｐｒｏｇｒａｍｍａｂｌｅ  Ｎａｎｏｐａｒｔｉｃｌｅ  Ａｓｓｅｍｂｌｙ  Ｕｉｓｎｇ  ＤＮＡ，Ｔｈｅｓｉｓ  Ｐｈ．Ｄ．，Ｎｏｒｔｈｗｅｓｔｅｒｎ  Ｕｎｉｖｅｒｓｉｔｙ（１９９９年））。これらの材料の導電率を、温度、オリゴヌクレオチド長および相対湿度の関数として調べた。ＤＮＡによって連結されたナノ粒子構造を、電界放出走査型電子顕微鏡検査（ＦＥ−ＳＥＭ）、シンクロトロン小角Ｘ線散乱（ＳＡＸＳ、ｓｙｎｃｈｒｏｔｒｏｎ  ｓｍａｌｌ  ａｎｇｌｅ  ｘ−ｒａｙ  ｓｃａｔｔｅｒｉｎｇ）実験、熱変性プロファイル、およびＵＶ−可視分光法によって特性決定した。
【０４００】
典型的な実験（図４０参照）では、クエン酸塩で安定化した１３ｎｍ金ナノ粒子を、実施例１および３に記載のように、３′および５′アルカンチオールでキャップした１２ｍｅｒオリゴヌクレオチド１（３′ＳＨ（ＣＨ２）２Ｏ（ＰＯ２−）Ｏ−ＡＴＧＣＴＣＡＡＣＴＣＴ５′［配列番号５９］）および２（５′ＳＨ（ＣＨ２）６Ｏ（ＰＯ２−）Ｏ−ＣＧＣＡＴＴＣＡＧＧＡＴ３′［配列番号５０］）で修飾した。２４、４８または７２塩基長のＤＮＡ鎖３（５′ＴＡＣＧＡＧＴＴＧＡＧＡＡＴＣＣＴＧＡＡＴＧＣＧ３′［配列番号６０］）、４（５′ＴＡＣＧＡＧＴＴＧＡＧＡＣＣＧＴＴＡＡＧＡＣＧＡＧＧＣＡＡＴＣ−ＡＴＧＣＡＡＴＣＣＴＧＡＡＴＧＣＧ３′［配列番号６１］）、および５（５′ＴＡＣＧＡＧＴＴＧＡＧＡＣＣＧＴＴＡＡＧＡＣＧＡＧＧＣＡＡＴＣＡＴＧＣＡＴＡＴＡＴＴＧＧＡＣＧＣＴＴＴＡＣＧＧＡＣＡＡＣＡＴＣＣＴＧＡＡＴＧＣＧ３′［配列番号６２］）をリンカーとして用いた。充填剤６（３′ＧＧＣＡＡＴＴＣＴＧＣＴＣＣＧＴＴＡＧＴＡＣＧＴ５′［配列番号６３］）および７（３′ＧＧＣＡＡＴＴＣＴＧＣＴＣＣＧＴＴＡＧＴＡＣＧＴＡＴＡＴＡＡＣＣＴＧＣＧＡＡＡＴＧＣＣＴＧＴＴＧ５′［配列番号６４］）を４８塩基リンカーおよび７２塩基リンカーと共に用いた。ＤＮＡ修飾ナノ粒子とＤＮＡリンカーおよび充填剤は、使用前に、０．３Ｍ  ＮａＣｌ、１０ｍＭ  リン酸（ｐＨ７）緩衝液（０．３Ｍ  ＰＢＳと称される）中に貯蔵した。ナノ粒子集合体を構築するために、１で修飾した金ナノ粒子（６５２μｌ、９．７ｎＭ）と２で修飾した金ナノ粒子（６５２μｌ、９．７μＭ）をリンカーＤＮＡ３、４、または５（３０μｌ、１０ｎＭ）に加えた。完全に沈殿させた後、凝集体を０．３Ｍ  ＣＨ３ＣＯＯＮＨ４溶液で洗浄して過剰なＤＮＡおよびＮａＣｌを除去した。
【０４０１】
凝集体を凍結乾燥（１０−３〜１０−２トル）乾固してペレットを得、揮発性塩ＣＨ３ＣＯＯＮＨ４を除去した。Ｆｒｅｎｓ法（Ｆｒｅｎｓ，Ｎａｔｕｒｅ  Ｐｈｙｓ．Ｓｃｉ．，第２４１巻：２０−２２ページ（１９７３年））により調製した官能化されていないクエン酸塩安定化粒子を膜として乾燥させ、比較用に用いた。得られた乾燥凝集体は曇った黄銅に似た色を有しており、非常に脆かった。ＦＥ−ＳＥＭ画像は、オリゴヌクレオチド修飾ナノ粒子は乾燥しても無傷のままであるが、クエン酸塩安定化ナノ粒子は互いに融合したことを示した。乾燥したＤＮＡを介して連結された凝集体が０．３Ｍ  ＰＢＳ緩衝液（１ｍｌ）に再分散し得、かつ優れた融解特性を示したことは重要である。そのような分散液を６０℃に加熱すると、ＤＮＡ相互共役体のハイブリダイゼーションが起こり、分散したナノ粒子の赤色溶液が得られた。これをＦＥ−ＳＥＭデータと合わせると、ＤＮＡ修飾金ナノ粒子は、乾燥させると、不可逆的には凝集しないことが最終的に証明された。
【０４０２】
コンピュータ制御４プローブ技術を用いて、３種の試料（それぞれ３、４および５を介して連結された乾燥凝集体）の導電率を測定した。電気接点は、金ペーストでペレットに付着させた細い金ワイヤ（直径２５および６０μｍ）から構成した。試料を中程度の真空（１０−３〜１０−２トル）下に冷却し、低圧のドライヘリウムガス下に温度を増大させながら導電率を測定した。起こり得る光電子事象を排除するために、試料チャンバを光から隔離した。励起電流を１００ｎＡ以下に維持し、試料全体にわたる圧力を最大２０Ｖに制限した。驚くべきことには、３種すべてのリンカーから形成された凝集体の導電率は、室温下に１０−５〜１０−４Ｓ／ｃｍの範囲であり、これらの凝集体は、類似した温度依存性挙動を示した。ＤＮＡ連結凝集体の導電率は、半導体材料の特徴を示す、約１９０°Ｋまでのアレニウス挙動を示した。これは、不連続金属島状膜に認められる活性化電子ホッピング挙動に似ている（Ｂａｒｗｉｎｓｋｉ，Ｔｈｉｎ  Ｓｏｌｉｄ
Ｆｉｌｍｓ，第１２８巻：１−９ページ（１９８５年））。アルカンジチオールを介して連結された金ナノ粒子の網目構造は類似の温度依存性を示した（Ｂｒｕｓｔら，Ａｄｖ．Ｍａｔｅｒ．，第７巻：７９５−７９７ページ（１９９５年）；Ｂｅｔｈｅｌｌら．Ｊ．Ｅｌｅｃｔｒｏａｎａｌ．Ｃｈｅｍ．，第４０９巻：１３７−１４３ページ（１９９６年））。電荷移動の活性化エネルギーは、方程式（１）
σ＝σｏｅｘｐ［−Ｅα／ｋＴ］］  （１）
を用いる１ｎσ対１／Ｔのプロットから得ることができる。３つの測定値から計算した平均活性化エネルギーは、それぞれ２４、４８および７２ｍｅｒリンカーに関して、７．４±０．２ｍｅＶ、７．５±０．３ｍｅＶ、７．６±０．４ｍｅＶであった。これらの計算には、５０°Ｋから１５０°Ｋまでの導電率を用いた。
【０４０３】
これらの種類の材料の電気的性質は粒子間間隔に依存する筈なので、シンクロトロンＳＡＸＳ実験を用いて、分散した乾燥凝集体の粒子間間隔を測定した。ＳＡＸＳ実験は、Ａｄｖａｎｃｅｄ  Ｐｒｏｔｏｎ  Ｓｏｕｒｃｅ、Ａｒｇｏｎｎｅ  Ｎａｔｉｏｎａｌ  ＬａｂｏｒａｔｏｒｙのＤｕｐｏｎｔ−Ｎｏｒｔｈｗｅｓｔｅｒｎ−Ｄｏｗ  Ｃｏｌｌａｂｏｒａｔｉｖｅ  Ａｃｃｅｓｓ  Ｔｅａｍ（ＤＮＤ−ＣＡＴ）Ｓｅｃｔｏｒ５で実施した。ＤＮＡ連結凝集体およびＤＮＡ修飾コロイドの希釈物試料を０．３ミクロンビームの１．５４Å放射線で照射し、散乱放射線をＣＣＤ検出器で回収した。２Ｄデータを循環的に平均し、散乱ベクトル量、ｓ＝２ｓｉｎ（θ）／λ（ここで、２θは散乱角、λは入射放射線の波長）の関数、Ｉ（ｓ）に変換した。すべてのデータをバックグラウンド散乱および試料吸収に対して補正した。３種すべての凝集体構造を乾燥させると、粒子間間隔感受性の第１ピーク位置は、それぞれ、２４ｍｅｒ、４８ｍｅｒおよび７２ｍｅｒ連結凝集体の０．０６３ｎｍ−１、０．０４８ｎｍ−１、および０．０３７ｎｍ−１のｓ値から０．０８７ｎｍ−１のｓ値へ大きく変化した。これは、乾燥させると、粒子が殆ど接触するポイントまで粒子間間隔が有意に減少したこと、およびそのような間隔は実質的にはリンカー長とは無関係であるが、溶液中での粒子間隔はリンカー長に大きく依存していたことを示している。これによって、乾燥ペレットの導電率実験における３種の異なる系に関して何故類似の活性化エネルギーが観察されたかが分る。さらに、これによって、何故、ＤＮＡの電子特性の見方とは無関係に比較的高い導電率が観察されたかも明らかになる。ＤＮＡ連結材料とは異なり、乾燥させたクエン酸塩安定化金ナノ粒子膜は、金属様挙動を示した。これは、そのような粒子が互いに融合することを示したＳＥＭデータと一致する。
【０４０４】
１９０°Ｋを超えると、測定したＤＮＡ連結試料の導電率は非常に急な低下挙動を示した。すべての試料について、導電率は約１９０°Ｋで急激に低下し始め、およそ２５０°Ｋまで低下し続け、そこから再度増大した。この挙動を詳細に調査するために、試料を繰返し冷却、加熱しながら導電率を測定した。興味深いことには、導電率の低下は、温度が増大方向にあるときにのみ起こった。ＤＮＡは親水性であり、かつ水は潜在的にハイブリッド構造の電気的性質に影響を与え得るので、金凝集体の導電率に及ぼす相対湿度の影響を調べた。湿度を１％から１０％に増大させると、抵抗が１０因数増大した。導電率測定前に、試料を真空（１０−６トル）下に４８時間維持したときには、特有な急低下が非常に弱かったことに留意されたい。これらの観察結果から、１９０°Ｋを超えたときの導電率の非常に急な低下およびその後の増大は、粒子間間隔を（蒸発が起こるまで）一時的に増大させた水の融解およびＤＮＡの吸湿性に関連すると推断した。この仮説と一致して、０．３Ｍ  ＰＢＳ緩衝液で湿らせた乾燥凝集体に関するＳＡＸＳ測定値は、粒子間間隔の２００％の増大（〜２ｎｍ）を示した。
【０４０５】
これらの研究は以下の理由から重要である。先ず、これらの研究は、ＤＮＡの分子認識特性を用いれば、ナノ粒子ベース材料を、不動態化したり、それらの離散構造または電気的性質を破壊せずに集合させ得ることを証明している。これらのＤＮＡ官能化粒子を用いて三次元巨視的集合体または、さらにリトグラフィーパターン化構造（Ｐｉｎｅｒら，Ｓｃｉｅｎｃｅ，第２８３巻：６６１−６６３（１９９９年））における電気的移動を研究しようとする場合、それらの電気的移動特性を正確に叙述することが絶対に必要である。第２に、これらの研究は、かなり長いリンカー間隔（８〜２４ｎｍ）にわたって、乾燥集合体の導電率がＤＮＡリンカー長には実質的に無関係であることを示している。これは、これらの実験において、水を除去したり、揮発性塩を用いたりした結果であると考えられ
る。確かに、溶媒および塩の除去によって創出された自由体積によって、ＤＮＡが表面に圧縮され、凝集体内の粒子が近接する。第３に、ＤＮＡ保護ナノ粒子を有する凝集体は半導体として挙動するが、クエン酸塩安定化粒子から形成された膜は、不可逆的粒子融合および金属様挙動を示す。最後に、これらの結果は、オリゴヌクレオチドで官能化されたナノ粒子と標的ＤＮＡとの間の配列特異的結合事象が回路の閉鎖および導電率の急激な増大（すなわち、絶縁体から半導体へ）を起こすＤＮＡ診断用途におけるこれらの材料の使用を示している（次ぎの実施例参照）。
実施例２２：  金電極を用いた核酸の検出
金電極を用いた核酸検出法が図３９に略図で示されている。Ｇｕｏら，Ｎｕｃｌｅｉｃ
Ａｃｉｄｓ  Ｒｅｓ．，第２２巻，５４５６−５４６５ページ（１９９４年）の方法に従って、２つの金電極の間のガラス表面を、標的ＤＮＡ３（５′ＴＡＣＧＡＧＴＴＧＡＧＡＡＴＣＣＴＧＡＡＴＧＣＧ［配列番号６０］）と相補的な１２ｍｅｒオリゴヌクレオチド１（３′ＮＨ２（ＣＨ２）７Ｏ（ＰＯ２−）Ｏ−ＡＴＧ−ＣＴＣ−ＡＡＣ−ＴＣＴ［配列番号５９］）で修飾した。オリゴヌクレオチド２（５′ＳＨ（ＣＨ２）６Ｏ（ＰＯ２−）Ｏ−ＣＧＣ−ＡＴＴ−ＣＡＧ−ＧＡＴ［配列番号５０］）を作製し、実施例１および１８に記載のように１３ｎｍ金ナノ粒子に付着させて、ナノ粒子ａを生成した。標的ＤＮＡ３とナノ粒子ａをデバイスに付加した。ガラス表面の色はピンク色に変わったが、これは、標的ＤＮＡ−金ナノ粒子集合体がガラス基板上に形成されたことを示している。次いで、デバイスを０．３Ｍ  ＮａＣｌ、１０ｍＭ  リン酸緩衝液中に浸漬し、４０℃で１時間加熱して、非特異的に結合したＤＮＡを除去し、次いで、実施例１９に記載のような銀染色溶液で５分間処理した。電極の抵抗は６７ｋΩであった。
【０４０６】
比較のために、電極間に、オリゴヌクレオチド１の代わりにオリゴヌクレオチド４を付着させて対照デバイスを修飾した。オリゴヌクレオチド４は、ナノ粒子上のオリゴヌクレオチド２と同じ配列（５′ＮＨ２（ＣＨ２）６Ｏ（ＰＯ２−）Ｏ−ＣＧＣ−ＡＴＴ−ＣＡＧ−ＧＡＴ［配列番号５０］）を有しており、ナノ粒子の結合を阻止するように標的ＤＮＡ３に結合するであろう。その他の点では上記のようにテストを実施した。抵抗は、使用したマルチメーターの検出限度である４０ＭΩより高かった。
【０４０７】
この実験は、相補的標的ＤＮＡ鎖のみがデバイスの２つの電極間にナノ粒子集合体を形成し、回路は、ナノ粒子のハイブリダイゼーションおよびその後の銀染色によって完成し得ることを示している。したがって、相補的ＤＮＡおよび非相補的ＤＮＡは、導電率を測定することにより識別し得る。この形式は、何千もの異なる核酸を同時にテストし得る何千対もの電極を用いた基板アレイ（チップ）にも適用範囲を広げ得る。
【０４０８】
実施例２３：環式ジスルフィドリンカーを用いたオリゴヌクレオチド修飾金ナノ粒子の調製
この実施例では、調製が簡単で、広く有用で、メルカプトヘキシルリンカーを使用して調製した金−オリゴヌクレオチド共役体よりもＤＴＴに対して大きな安定性を示す金−オリゴヌクレオチド共役体を与える、ステロイドジスルフィド１ａ（図４２）に基づく金表面にオリゴヌクレオチドを結合させる新しい環式ジスルフィドリンカーについて説明する。１，２−ジチアン−４，５−ジオールのエステル誘導体は金表面上で単分子層を形成することが知られているため（Ｎｕｚｚｏら、Ｊ．Ａｍ．Ｃｈｅｍ．Ｓｏｃ．１０５，４４８１−４４８３）、環式ジスルフィドを、アンカーユニットの反応部位として選択した。環式ジスルフィドは、両方の硫黄原子を介して立とうに表面に結合し（Ｕｌｍａｎ，Ａ．、ＭＲＳ
Ｂｕｌｌｅｔｉｎ、６月４６−５１）、向上した安定性を示し得るキレート構造を与えるだろう。リンク要素としては、入手が容易で、容易に誘導退化されるケトアルコールであり、大きな疎水性表面を備えた置換体として、金の表面への水溶性分子の接近を選別するのに役立つよう期待されるため、エピアンドロステロンを選択した（Ｒｅｔｓｉｎｇｅ
ｒら、Ｊ．Ａｍ．Ｃｈｅｍ．Ｓｏｃ．１１５、７５３５−７５３６―Ｂｉｏｃｏｎｊｕｇａｔｅ  Ｃｈｅｍ．９、８２６−８３０）。
【０４０９】
先の研究に使用していたオリゴヌクレオチド−金プローブを、水性緩衝液中で末端メルカプトヘキシル基を有するオリゴヌクレオチドを金ナノ粒子と反応させることによって調製した。該プローブは、驚くほど丈夫で、１００℃まで加熱した後や５℃で３年間保存した後でさえ良好に機能することが分かった。しかしながら、本願発明者らは、この共役体が、金の表面から誘導体化したオリゴヌクレオチドを取り外すことで作用するチオールを含む溶液に浸漬させた時に、ハイブリダイゼーションプローブとしての活性を失うことを見出した。この特徴は、ナノ粒子プローブが、チオールを含む溶液（例えばポリメラーゼ酵素の安定化剤としてジチオスレイトール（ＤＴＴ）を含むＰＣＲ溶液）中で使用される場合に、問題を提起する。
（ａ）一般法
ＮＭＲスペクトルを、溶媒としてＣＤＣｌ３、内部（Ｈ）標準としてＴＭＳ、外部（３１Ｐ）標準としてＨ３ＰＯ４を使用して、５００ＭＨｚ（１Ｈ）および４００ＭＨｚ（３１Ｐ；１６１．９ＭＨｚの獲得）Ｖａｒｉａｎ分光計により記録した。化学シフトはδユニットで表される。ＭＳデータをＱｕａｔｔｒｏ  ＩＩ三重四極子質量分析計により得た。自動オリゴヌクレオチド合成を、ミリジーンＥｘｐｅｄｉｔｅ  ＤＮＡＤＮＡ合成装置で行った。Ｓの分析は、Ｏｎｅｉｄａ研究サービスによって行われた。
【０４１０】
（ｂ）ステロイド−ジスルフィドケタール（１ａ）の調製
合成スキームは図４３に示される。エピアンドロステロン（０．５ｇ）、１，２−ジチアン−４，５ジオール（０．２８ｇ）およびｐ−トルエンスルホン酸（１５ｍｇ）をトルエン（３０ｍＬ）に溶かした溶液を、脱水条件下で７時間環流した（Ｄｅａｎ  Ｓｔａｒｋ装置）。その後、トルエンを、減圧下で除去し、残留物を酢酸エチルに溶解した。この溶液を水で洗い、硫酸ナトリウムで乾燥し、シロップ条の残留物に濃縮した。これをペンタン／エーテル中に一晩静置すると、白色固体（４００ｍｇ）として化合物ｌａが得られた。Ｒｆ値（ＴＬＣ、シリカプレート、溶離液としてエーテル）は０．５であった。比較として、同じ条件下でのエピアンドロステロンおよびの１，２−ジチアン−４、５−ジオールのＲｆ値は、それぞれ０．４および０．３である。ペンタン／エーテルからの再結晶により、白い粉末（融点１１０〜１１２℃）を生じた。１Ｈ  ＮＭＲ、δ３．６、（１Ｈ，Ｃ３ＯＨ）３．５４−３．３９（２Ｈ，ｍ  ジチアン環の２ＯＣＨ）、３．２−３．０（４Ｈ，ｍ  ２ＣＨ２Ｓ）、２．１−０．７（２９Ｈ，ｍ  ステロイドのＨ）；質量スペクトル（ＥＳ＋）  Ｃ２３Ｈ３６Ｏ３Ｓ２（Ｍ＋Ｈ）に対する計算値４２５．２１７９、実測値４２５．２１５１  （Ｃ２３Ｈ３７Ｏ３Ｓ２）分析  計算値１５．１２、実測値１５．２６。
【０４１１】
（ｃ）ステロイド−ジスルフィドケタールホスホロアミダイト誘導体（１ｂ）の調製
化合物１ａ（１００ｍｇ）をＴＨＦ（３ｍＬ）に溶解し、ドライアイスアルコール浴で冷却した。Ｎ，Ｎ−ジイソプロピルエチルアミン（８０μＬ）およびβ−シアノエチルクロロジイソプロピルホスホルアミダイト（８０μＬ）を連続して加えた。その後、混合物を室温まで温め、２時間撹拌し、酢酸エチル（１００ｍＬ）と混ぜ、５％ＮａＨＣＯ３水溶液で洗い、硫酸ナトリウムで乾燥させ、干し上がるまで濃縮した。残留物を最小量のジクロロメタンに溶かし、ヘキサンを加えて−７０℃で沈降させ、真空下で乾燥させ、１００ｍｇを生成した。；３１Ｐ  ＮＭＲ  １４６．０２。
【０４１２】
（ｄ）５′修飾オリゴヌクレオチド−ナノ粒子共役体の調製
最後の亜リン酸化工程で化合物１ｂ（図４２）を使用した以外には、従来のホスホロアミダイト化学機構を使用して５′修飾オリゴヌクレオチドＩｃ１および１ｃ２をＣＰＧ支持体上に構築した。生成物を、濃縮ＮＨ４ＯＨで１６時間、５５℃で処理することにより
支持体から外した。オリゴヌクレオチドを、Ｈｅｗｌｅｔｔ  Ｐａｃｋａｒｄ  ＯＤＳ  Ｈｙｐｅｒｓｉｌカラム（４．６×２００ｎｍ、５μｍ粒径）を備えたＤｉｏｎｅｘ  ＤＸ５００システムで、ＴＥＡＡ緩衝液（ｐＨ７．０）と１％／分勾配の９５％ＣＨ３ＣＮ／５％０．０３ＴＥＡＡを１ｍＬ／分の流量で使用して、逆相ＨＰＬＣにより精製した。疎水性ステロイド基の優れた特徴は、キャップされた誘導体が、キャップが外されたオリゴマーから楽に分離されることである。硫黄で誘導体化したオリゴヌクレオチドＩＩａ、ＩＩｃ１，およびＩＩｃ２（図４３）を、市販の「５′−チオール−修飾試薬」（Ｃ６Ｇｌｅｎ  Ｒｅｓｅａｒｃｈ）と、以前に説明されたような（Ｓｔｏｒｈｏｆｆ、Ｊ．Ｊ．ら、Ｊ．Ａｍ．Ｃｈｅｍ．Ｓｏｃ．１２０、１９５９−１９６４）硝酸銀によるトリチル保護基の解離とを使用して調製した。ジスルフィドＩＩｃ１の調製に関しては、「チオール−修飾Ｃ６  Ｓ−Ｓ」（Ｇｌｅｎ  Ｒｅｓｅａｒｃｈ）を最後の亜リン酸化に使用し、末端のジメトキシトリチル基を８０％酢酸水溶液中で解離させた。
【０４１３】
各修飾オリゴヌクレオチドを、固定されたメルカプトヘキシル基を介したオリゴヌクレオチドの固定に使用された方法（Ｓｔｏｒｈｏｆｆら（１９９８）Ｊ．Ａｍ．Ｃｈｅｍ．Ｓｏｃ．１２０、１９５９−１９６４）により、〜１３ｎｍの金ナノ粒子に固定化した。これは、クエン酸塩で安定化ナノ粒子（直径〜１３ｎｍ）を５６時間末端硫黄置換基（ＨＳ−または非環式または環式ジスルフィド）を有するオリゴヌクレオチドを含む緩衝塩溶液に浸漬してから、０．１ＭまでのＮａＣＬを添加し、２４時間静置することを含んでいた。ナノ粒子を遠心によってペレットにし、上澄溶液を除去した。ナノ粒子を洗浄し、緩衝液に再懸濁し、再び遠心し、０．１Ｍ  ＮａＣｌ、１０ｍＭリン酸塩に懸濁した。この方法により、装填プロセスに使用される過剰な硫化オリゴヌクレオチドのない、ナノ粒子−オリゴヌクレオチド共役体が得られた。
【０４１４】
（ｅ）ハイブリダイゼーション
ジスルフィド−ステロイドアンカーを含むナノ粒子−オリゴヌクレオチドプローブの一体性を評価するために、金ナノ粒子上の修飾オリゴヌクレオチドの固定により、プローブＩｃ１、Ｉｃ２、ＩＩｃ１、ＩＩｃ２、およびＩＩＩｃ１を作製した。与えたシリーズ中のオリゴマーは同じヌクレオチド配列を有するが、５′先端基Ｙの構造が異なっている。Ｉｃ１とＩｃ２はステロイド−ジスルフィド先端基を有し；ＩＩｃ１、ＩＩｃ２はメルカプトヘキシル先端基を有し、ＩＩＩｃ１は非環式ジスルフィド先端基を有する。（ｄＡ）２０鎖はハイブリダイゼーションを促進するための、金とオリゴヌクレオチド認識部分との間のスペーサーとして機能する。硫黄で誘導体化されたオリゴマーの多くは各ナノ粒子に結合する。標的オリゴヌクレオチドとのナノ粒子プローブ対のハイブリダイゼーションは３次元のネットワークの生成と、および赤から青灰色への色の変化につながる（Ｍｕｃｉｃ，Ｒ．Ｃ．ら、Ｊ．Ａｍ．Ｃｈｅｍ．Ｓｏｃ．１２０、１２６７４−１２６７５）。
【０４１５】
プローブのハイブリダイゼーションを、プローブに相補的な配列を含む７９ｍｅｒオリゴヌクレオチド標的を用いて調べた。（図４３）。その反応は、０．５ＭのＮａＣｌ、１０ｍＭリン酸塩（ｐＨ７．０）で、プローブ対Ｉｃ１、Ｉｃ２、およびＩＩｃ１、ＩＩｃ２、およびＩＩＩｃ１、ＩＩＩｃ２のコロイド溶液（各ナノ粒子プローブに関して５０μＬおよび１．０Ａ５２０ユニット）に１μＬの標的溶液（１０ｐｍｏｌのＩＶ）を加えることにより、室温で行った。１０秒、５分、および１０分目に、アリコート（３μＬ）を取り、Ｃ−１８逆相ＴＬＣプレート上にスポットした。様々なプローブ対はすべて同じに作用した。すなわち、１０秒間の反応のスポットは赤くなり（ナノ粒子が自由であること示す）；１０分間の反応のスポットは紺青灰色となり（ナノ粒子の凝集物の特徴）；５分間の反応は、赤茶けた青色のスポットを与えた（非結合ナノ粒子と結合ナノ粒子の混合物を示す）。オリゴヌクレオチドのハイブリダイゼーションによって達成されるナノ粒子の凝集に関する以前の観察と一致して（Ｓｔｏｒｈｏｆｆ，Ｊ．Ｊ．ら、Ｊ．Ａｍ．Ｃｈｅｍ．Ｓｏｃ．１２０、１９５９−１９６４；Ｅｌｇｈａｎｉａｎ、Ｓｃｉｅｎｃｅ、２７
７、１０７８−１０８１；Ｍｕｃｉｃ  Ｒ．Ｃ．ら、Ｊ．Ａｍ．Ｃｈｅｍ．Ｓｏｃ．１２０、１２６７４−１２６７５；Ｍｉｔｃｈｅｌｌ，Ｇ．Ｐ．、Ｊ．Ａｍ．Ｃｈｅｍ．Ｓｏｃ．１２１、８１２２−８１２３）、反応は可逆的だった。凝集物を９０℃（ナノ粒子を一緒にリンクするオリゴマーの解離温度を超える温度）に温め、熱いうちにスポットすると、赤いスポットが得られた。オリゴヌクレオチド標的を省略したかオリゴヌクレオチド標的がプローブに相補的でない対照実験では、すべての条件下で色が赤かった。
【０４１６】
本願発明者が結論づけるのは、ステロイド−ジスルフィドアンカーによって生成されたナノ粒子共役体が、ハイブリダイゼーションプローブとして有効に機能することである。さらに、スポット試験によって判断されるように、様々なアンカーユニットを備えた共役体が、かなりの割合で標的オリゴヌクレオチドと反応する。この特徴は、プローブが、ナノ粒子の表面にかなりの密度のオリゴヌクレオチドを有し、５′先端基から比較的遠くに離れているヌクレオチド認識部分を有するという予想と一致している。
【０４１７】
（ｆ）ナノ粒子プローブとジチオスレイトールの反応
金ナノ粒子かメルカプトヘキシル−オリゴヌクレオチドを装填した金ナノ粒子のコロイド溶液へのチオールの追加は、ナノ粒子の凝集につながる。色は赤から紺青まで変化し、静置すると、暗色沈澱物が沈着する。蛍光標識したオリゴヌクレオチドを有するナノ粒子の実験で実証されるように、チオールは、金表面に結び付けられたメルカプトアルキル−オリゴヌクレオチドを置換する（Ｍｕｃｉｃ、Ｒ．Ｃ．（１９９９）  Ｓｙｎｔｈｅｔｉｃ  Ｐｒｏｇｒａｍｍａｂｌｅ  Ｎａｎｏｐａｒｔｉｃｌｅ  Ａｓｓｅｍｂｌｙ  Ｕｓｉｎｇ  ＤＮＡ  ＰｈＤ論文、ノースウェスタン大学）。オリゴヌクレオチド−ナノ粒子共役体のハイブリダイゼーションによって起こった凝集とは対照的に、そのような反応は不可逆であり、加熱しても、ＮａＯＨを加えても、凝集物を分解することはできない。
【０４１８】
本願発明者らは、この色を、ステロイド環式ジスルフィド先端基、メルカプトヘキシル先端基、および非環式ジスルフィド先端基を用いて作製したプローブとＤＴＴとの反応をモニタするために使用した。実験は、１μＬの１Ｍ  ＤＴＴ溶液を、０．５Ｍ  ＮａＣｌおよび１０ｍＭリン酸塩（ｐＨ７．０）の１００μＬのナノ粒子−オリゴヌクレオチドプローブ溶液（ナノ粒子の２Ａ５２０ユニット）に加え、次に、様々な時間に３μＬのアリコートをＴＬＣプレート上にスポットし、色を観察するにより行った。表１に示されるように、メルカプトヘキシル（ＩＩｃ１とＩＩｃ２）と非環式オリゴヌクレオチド先端基（ＩＩＩｃ１）を備えたオリゴヌクレオチドに由来するコロイドプローブは、急速に反応した。赤青色のスポットが２０秒で得られ、強い青色のスポットが５分以内に得られた。１００分までに、ほとんどの金は沈殿した。対照的に、ステロイド環式ジスルフィド先端基（Ｉｃ１、Ｉｃ２）を用いて作製したプローブの反応では、４０分以内に、色の変化が観察されなかった。ＩＩｃ１、ＩＩｃ２を用いて作製したプローブで得られたのと同じ色に達するには１００分かかった。ＩＩＩｃ１では２０秒かかった。これに基づいて、本願発明者らは、ステロイドジスルフィドプローブのＤＴＴとの反応速度は、他のプローブの反応速度の約３００分の１であると推測する、非環式ジスルフィドアンカー３ｃから作製したプローブは、メルカプトヘキシルアンカーから作製したプローブとほぼ同じ速度で反応する。この後者の結果は、非環式ジスルフィドの金との反応がＳ−Ｓ結合の開裂に関与しているという証拠を考慮すれば、驚くことではない（Ｚｈｏｎｇ、Ｃ．Ｊ．Ｌａｎｇｍｕｉｒ、１５、５１８−５２５）。従って、非環式先端基を備えたオリゴヌクレオチドは、メルカプトヘキシル−オリゴヌクレオチド誘導体の場合のように、１つの硫黄原子によって恐らく金にリンクされるだろう。
【０４１９】
ＤＴＴの存在下で静置した後に、ＩｃｌおよびＩｃ２から作製したプローブが実際にハイブリダイゼーションプローブとして依然として機能するかどうか確かめるために、本願発明者らは、表１の反応に使用した条件下でプローブ混合物の２つのサンプルをＤＴＴで
処理した。３０分後に、１μＬの７９ｍｅｒ標的オリゴヌクレオチド溶液（１０ｐｍｏｌ）を加えた。サンプルを急速凍結し、解凍し、スポット試験によって測定した。標的を含むサンプルのスポットは青く、標的を欠く対照のスポットは赤かった。これは、ナノ粒子共役体が安定しているだけでなく、メルカプトヘキシルか線形ジスルフィドアンカー基に由来するプローブの凝集を生じさせる条件下でＤＴＴに暴露した後でプローブとして有効であることを実証した。
【０４２０】
【表１０】
2006288406.tif 000013
【０４２１】
（ｇ）結論
この環式ジスルフィドリンカーを用いて作られた金ナノ粒子−オリゴヌクレオチド共役体は、特定のオリゴヌクレオチド配列を検出するのに有効なプローブとして機能し、従来のメルカプトヘキシル基または非環式ジスルフィドユニットを用いて作製された対応する共役体よりも、ジチオスレイトールへのはるかに大きな安定性を示す。チオール不活性化に対する高い安定性は、少なくとも一部では、２つの硫黄原子によって各オリゴヌクレオチドを金に固定することに因ると考えられる。
【０４２２】
実施例２４：単純な環式ジスルフィドリンカーを使用したオリゴヌクレオチド修飾金ナノ粒子の調製
この実施例では、本願発明者らは非ステロイド環式ジスルフィドリンカーと、このリンカーからオリゴヌクレオチド−ナノ粒子プローブとを調製し、ステロイド環式ジスルフィドとアルキルチオールリンカーにより調製されたプローブに対する、チオール含有溶液の存在下でのプローブ安定性を評価した。アルキルチオールアンカー基Ｉ（図４４）［Ｃ．Ａ．Ｍｉｒｋｉｎら、Ｎａｔｕｒｅ、３８２、６０７（１９９６）；Ｓｔｏｒｈｏｆｆら、Ｊ．Ａｍ．Ｃｈｅｍ．Ｓｏｃ．１２０、１９５９年（１９９８）］またはステロイド環式ジスルフィドアンカー基ＩＩ（図４４）［Ｒ．Ｌ．Ｌｅｔｓｉｎｇｅｒら、Ｂｉｏｃｏｎｊｕｇａｔｅ  Ｃｈｅｍｉｓｔｒｙ、１１、２８９（２０００）］を使用して金ナノ粒子にオリゴヌクレオチドを結合することにより、ＤＮＡまたはＲＮＡの配列を検出するためのプローブの調製方法が記載されている。プローブとしてステロイド環式ジスルフィドリンカーを使用して調製した共役体は、メルカプトエタノールやジチオスレイトール（ＤＴＴ）のようなチオール化合物の存在下ではるかにより安定している点でアルキルチオールアンカーを使用して調製した共役体よりも遊離であることがわかった。検出するＤＮＡサンプルを増幅するのに使用されるＰＣＲ溶液は、酵素を保護するために少量のＤＴＴを含んでいるため、この特徴は重要である。ＰＣＲ産物の単純かつ迅速な検出の場合、最初に増幅されたＤＮＡを分離せずにＰＣＲ溶液中で直接試験を行えるように、ＤＴＴへの高い安定性を有するプローブを使用することが望ましい。
【０４２３】
２つの特徴がステロイド環式アンカー（化合物１、図４２）を際だたせている。すなわち、（１）環式ジスルフィド（金表面で所与オリゴヌクレオチドを保持するのに共同的に作用する２つの結合部位を原則的に与えることができる）と、（２）疎水的相互作用によ
り金上の隣接鎖を安定させることが可能なステロイドユニット（例えばＲ．Ｌ．Ｌｅｔｓｉｎｇｅｒら、Ｊ．Ａｍ．Ｃｈｅｍ．Ｓｏｃ．１１５，７５３５（１９９３）参照）である。それらの寄与の重要性を評価するために、本願発明者らは、ステロイド基を欠く環式ジスルフィド化合物ＩＩＩｃ（図４４）によって固定された金共役体を調製し、調べた。
【０４２４】
トランス−１，２−ジチアン−４，５−ジチオールを、トルエン中でアセトールと加熱することにより調製した化合物２ａを、シアノエチルＮ，Ｎ−ジ−ｉ−プロピルホスホロアミダイト試薬２ｂに変換した。該試薬２ｂは、修飾オリゴヌクレオチド２ｃ１および２ｃ２の合成の最終結合ステップに使用した。１つの金共役体プローブを、２ｃ１および等モル量の２ｄで金コロイド溶液を処理することにより調製した。２ｄは金表面上の希釈剤として機能する。コンパニオンプローブを、２ｃ２および２ｄから同様に作製した。これらのナノ粒子共役体は、静置と、凍結・融解との両方に関して、塩化ナトリウム溶液の０．１、０．３、０．５、０．７Ｍの範囲で安定していた。
（ａ）化合物２ａ、２ｂ、２ｃ１、２ｃ２の調製
実施例２３に記述したように化合物２ａを調製した。２ａの亜リン酸化とオリゴヌクレオチド２ｃ１および２ｃ２の合成を、実施例２３や他の箇所でステロイド環式ジスルフィド誘導体に関して先に述べたように行った［Ｒ．Ｌ．Ｌｅｔｓｉｎｇｅｒら、Ｂｉｏｃｏｎｊｕｇａｔｅ  Ｃｈｅｍｉｓｔｒｙ、１１、２８９（２０００）、この文献の開示は引用によりその全体が組み込まれる］。ＣＰＧ支持体上のオリゴマーにＩＩＩｂを縮合することに関与するステップの反応時間は、１０分であった。
（ｂ）金−オリゴヌクレオチド共役体の調製
１．７μモル／ｍＬの各オリゴヌクレオチドを含む溶液を提供するために、等モル量のオリゴヌクレオチド２ｃ１および２ｄまたは２ｃ２および２ｄを１３ｎｍの金コロイド（〜１０ｎＭ）に加えた。該溶液を暗所で２４時間保存し、その後、塩類を加えて、該溶液を０．３Ｍ  ＮａＣｌ、１０ｍＭ  リン酸塩（ｐＨ７．０）、０．０１％アジ化ナトリウムとなるようにした。２４時間後に、ＮａＣｌ濃度を０．８Ｍに増大し、溶液をさらに２４時間静置した。その後、凝集物を除去するためにコロイドをろ過し、溶液を遠心してナノ粒子を集める。ペレットを、ナノピュア水で洗浄し、再び遠心し、０．１Ｍ  ＮａＣｌ、１０ｍＭ  リン酸緩衝液（ｐＨ７．０）、０．０１％アジ化ナトリウムに再分散した。（ｃ）ナノ粒子プローブとジチオスレイトールの反応
置換の研究は、２０μＬの２ｃ１と２ｃ２から得たコロイド共役体の等量混合物に、２μＬの０．１Ｍ  ＤＴＴを加えることにより、室温（２２℃）で行った。アリコート（３μＬ）を定期的に取り、白いナイロン膜上にスポットした。最初、スポットは赤かった。ＤＴＴによる金からのオリゴヌクレオチド硫黄誘導体の置換により、スポット試験で青灰色のスポットを与える混合物が生じた。ＤＴＴによる置換の時間を、混合物がスポット試験で強い青灰色を与える時間として採用した。２ｃ１および２ｃ２に由来する共役体の混合物の場合、この時は１０時間だった。
【０４２５】
比較のために、オリゴヌクレオチド共役体を、同様にメルカプトヘキシルアンカー（化合物２、図４２）およびステロイド環式ジスルフィドアンカー（化合物１、図４２）を使用して、オリゴヌクレオチド配列ｃ１およびｃ２（図４４）から調製した。青灰色のスポットを与える時間によって測定される、単チオール誘導体（２および図４２）およびステロイド環式ジスルフィドから調製した共役体の反応時間は、それぞれ５分と５３時間であった。これらの値は、メルカプトアルキル誘導体、非ステロイド環式ジスルフィドおよびステロイド環式ジスルフィドに由来するナノ粒子−オリゴヌクレオチド共役体に対する相対安定性の１、〜６０、〜３００に対応する。結果は、環式ジスルフィドアンカーユニット自体が、これらの系でメルカプトアルキル基に対して高い安定性を与えるのに十分であることを示す。化合物１に由来するナノ粒子共役体中の大きな疎水基も、オリゴヌクレオチドのチオール置換に対して安定性を増強するのに役割を果たしているように思われる。実施例２５：オリゴヌクレオチド修飾金ナノ粒子の調製
この実施例では、本願発明者らは、チオール含有溶液の存在下での、アルキルチオールおよびステロイド環式ジスルフィドリンカーと比較した、新しい非環式ジスルフィドリンカーであるトリチオールの安定性を評価した。比較のために、メルカプトヘキシルアンカー（化合物５、図４５）およびステロイド環式ジスルフィドアンカー（化合物６、図４５）を備えたオリゴヌクレオチドを調製した。
【０４２６】
（ａ）５′−トリメルカプトアルキルオリゴヌクレオチドの合成および特徴付け
図４７に示したように、５′−トリメルカプトアルキルチオールオリゴヌクレオチドを合成した。Ｔｒｅｍｂｌｅｒホスホロアミダイト７（Ｇｌｅｎ  Ｒｅｓｅａｒｃｈ社、バージニア州スターリング）（図４５）およびチオール修飾剤Ｃ６  Ｓ−Ｓホスホロアミダイトを、ＣＰＧ支持体に結合された保護オリゴマーの５′端に逐次結合した。生成物をＣＰＧから解離し、上述のように精製した。３つのＤＭＴ基を備えたトリチオールオリゴヌクレオチドに対する保持時間は、約６４分である。続いて、５′−ＤＭＴ基を、８０％酢酸に３０分間オリゴヌクレオチドを溶解し、その後蒸発により取り外した。オリゴヌクレオチドを５００μＬのナノピュア水に再溶解した、溶液を酢酸エチル（３×３００μＬ）で抽出した。溶媒の蒸発後、オリゴヌクレオチドを白色固体として得られた。ＤＭＴ基がないこの５′−トリ−ジスルフィドオリゴヌクレオチドの保持時間は、逆相カラムで約３５分であり、イオン交換カラムでは２４分であった。これらのピークはいずれもスペクトル面積の９７％以上であり、オリゴヌクレオチドが高純度であることを示している。オリゴヌクレオチド８（図４５）の式量を、エレクトロスプレーＭＳ（計算値１２２４２．８５、実測値１２２４４．１）により得た。ＤＮＡ鎖上の３つのジスルフィド基を５′モノチオールＤＮＡに対して上述したようにトリチオール基に還元し、その後、ＮＡＰ−５カラムでオリゴヌクレオチドを精製した。
【０４２７】
（ｂ）５′−チオールまたはジスルフィドＤＮＡ修飾金ナノ粒子の調製
ベクター研究所（カリフォルニア州Ｂｕｒｌｉｎｇａｍｅ）より購入した金のナノ粒子を使用した。１０ｍＬの３０ｎｍ金コロイドに、５ＯＤのチオール修飾ＤＮＡを添加した。溶液を、徐々に０．３Ｍ  ＮａＣｌ／１０ｍＭリン酸ナトリウム緩衝液（ｐＨ７）（ＰＢＳ）にした。その後、ナノ粒子を遠心によって沈降させた。無色の上清を除去した後、赤色の油状沈殿物を１０ｍＬの新しいＰＢＳ緩衝液に再分散した。このプロセスを繰り返すことにより、コロイドを１０ｍＬの新しいＰＢＳ緩衝液を用いて２回洗浄した。
【０４２８】
（ｃ）チオール−ＤＮＡ修飾金ナノ粒子の安定性試験
固体のＤＴＴを、ＤＴＴ濃度が０．０１７Ｍとなるまで、様々な種類のチオールまたはジスルフィドＤＮＡで修飾した３０ｎｍ金ナノ粒子コロイドの６００μＬ溶液に加えた。ＤＴＴがオリゴヌクレオチドを置換するにつれて、コロイドの色は赤から青に代わる。ＵＶ／ＶＩＳスペクトルを時間の関数として取った。分散した３０ｎｍ金粒子に関連する〜５２８ｎｍの吸光度は減少し始め、７００ｎｍの広幅のバンドが伸び始めた。７００ｎｍのバンドはコロイドの凝集に関連している。図４８に示されるように、１つのチオールオリゴヌクレオチド（１）で修飾した３０ｎｍ金の粒子は、０．０１７Ｍ  ＤＴＴで迅速に凝集物を形成し、１．５時間後にはコロイドが完全に青くなる。ジスルフィドオリゴヌクレオチド（４）で修飾したナノ粒子を含む溶液は、同一条件下では２０時間後に青くなる。トリチオール−オリゴヌクレオチド（開裂した６）で修飾したナノ粒子では、溶液が青くなるのに４０時間かかった。
実施例２６：ナノ粒子−核酸−ｓｆｐメンバー共役体を用いた検体の検出
この実施例では、ナノ粒子−ストレプトアビジンプローブを用いて検体（ビオチン）の検出を実証する（図５４，５６）。
（ａ）ナノ粒子−核酸−タンパク質共役体の調製
ナノ粒子−核酸共役体を、実施例３に記載したように調製する。これらの共役体を調製するために用いたオリゴヌクレオチド修飾因子は、以下の配列を有する：５’ＳＨ（ＣＨ
2\~）6\~−Ａ10−ＣＧＣＡＴＴＣＡＧＧＡＴ３’（２）。図５６に示すように、ビオチン標識オリゴヌクレオチド（１）［３’−ビオチン−ＴＥＧ−Ａ10−ＡＴＧＣＴＣＡＡＣＴＣＴ５’］を、ビオチン  ＴＥＧ  ＣＰＧ支持体（グレン・リサーチ社（Ｇｌｅｎ  Ｒｅｓｅａｒｃｈ），Ｓｔｅｒｌｉｎｇ，Ｖｉｒｇｉｎｉａ；カタログ番号２０−２９５５−０１）を用いて文献の手順により調製する。ストレプトアビジン／ＤＮＡ共役体を作製するために、ストレプトアビジンを２０ｍＭ  Ｔｒｉｓ（ｐＨ７．２）、０．２ｍＭ  ＥＤＴＡ緩衝液中の１当量のビオチン修飾オリゴヌクレオチドと、攪拌器にて室温で２時間反応させた。異なる数のオリゴヌクレオチドと複合化したストレプトアビジンを、２０ｍＭ
Ｔｒｉｓ（ｐＨ７．２）及び０．５％／分  勾配の２０ｍＭ  Ｔｒｉｓ、１Ｍ  ＮａＣｌによる流速１ｍＬ／分のイオン交換ＨＰＬＣで分離しながら、ＤＮＡのＵＶシグナルを２６０ｎＭ及び２８０ｎＭでモニタリングした。ストレプトアビジン／ビオチン修飾オリゴヌクレオチド混合物は、４５分、５６分、６７分、及び７１分に、それぞれ１：１、２：１、３：１、及び４：１オリゴヌクレオチド−ストレプトアビジン複合体に対応する４つのピークを示した。ストレプトアビジン／オリゴヌクレオチドの１：１複合体（１０μＭ、５μＬ）を単離して、０．３Ｍ  ＰＢＳ（０．３Ｍ  ＮａＣｌ、１０ｍＭ  リン酸緩衝液、ｐＨ７）中のリンカーＤＮＡ［５’ＴＡＣＧＡＧＴＴＧＡＧＡＡＴＣＣＴＧＡＴＴＧＣＧ３’］（３）（１０μＭ、５μＬ）と予備混合し、その後その混合物を０．３Ｍ  ＰＢＳ中のナノ粒子−オリゴヌクレオチド共役体（１０ｎＭ、１３０μＬ）に添加して、ナノ粒子−オリゴヌクレオチド−ストレプトアビジン共役体を調製した。ナノ粒子−オリゴヌクレオチド共役体、ストレプトアビジン／オリゴヌクレオチド、及びリンカーＤＮＡを含有する溶液を、ドライアイス中で１０分間凍結させ、解凍してＤＮＡハイブリダイゼーションを促進させた。１２時間後に、その溶液を１０００ｒｐｍで２０分間遠心分離して、上清を除去した。ナノ粒子−オリゴヌクレオチド−ストレプトアビジン共役体の赤色油状沈殿物を、０．３Ｍ  ＰＢＳ緩衝液に再分散させた。
【０４２９】
その後、ナノ粒子−オリゴヌクレオチド−ストレプトアビジン共役体を使用して、ターゲット検体、つまりガラス表面に固定化したビオチンの存在を検出した。
（ｂ）ビオチンの検出
ビオチンは、以下の手順に従ってガラススライドに固定化した：オリゴヌクレオチド修飾ガラススライドを、過去に報告された方法（Ｓｃｉｅｎｃｅ，２０００年，第２８９巻，１７５７−１７６０ページ）により調製し、その後ビオチン修飾オリゴヌクレオチドを表面ＤＮＡにハイブリダイズさせた。（ビオチン修飾ガラススライドは、様々な方法により調製することができる。１つの例は、アミン修飾ガラススライドを調製し、その後表面のアミンを、アミンと反応する様々な市販のビオチン化試薬と反応させることである。）図５４に示すように、固定化ビオチンガラススライドは、その後ナノ粒子−オリゴヌクレオチド−ストレプトアビジンを含有する媒体（０．３Ｍ  ＰＢＳ中に２ｎＭ）で処理した。洗浄し銀強化溶液で処理した後、灰色又は光沢のある銀色のスポットの発現により、捕獲したプローブの存在が実証された［銀強化溶液Ａ（カタログ番号Ｓ５０２０，シグマ社（Ｓｉｇｍａ  Ｃｏｍｐａｎｙ），米国ミズーリ州セントルイス）、及び銀強化溶液Ｂ（カタログ番号Ｓ５１４５，シグマ社（Ｓｉｇｍａ  Ｃｏｍｐａｎｙ））、Ｓｃｉｅｎｃｅ，２０００年，第２８９巻、１７５７ページも参照］。所望なら、オリゴヌクレオチドに連結する蛍光標識した特異的結合対メンバーを用いて、ナノ粒子−オリゴヌクレオチド−ｓｐｆプローブを調製してもよい。その後、この発蛍光団標識プローブを用いて、検体の存在を検出してもよい。
実施例２７：金コロイドストレプトアビジン共役体の特異的結合の比較
この実施例において、実施例２６に従って調製したナノ粒子ストレプトアビジンプローブ、及び市販のＡｕコロイド（２０ｎｍ）／ストレプトアビジン共役体（フルネーム：金標識ストレプトアビジン標識）（シグマ社（Ｓｉｇｍａ  Ｃｏｍｐａｎｙ），米国ミズーリ州セントルイスから購入，カタログ番号Ｓ６５１４）の非特異的結合を評価した。共役体を含有する市販の溶液及び本発明のプローブ（０．３Ｍ  ＰＢＳ中に２ｎＭ）を含有す
る溶液各５μｌを、ガラススライド上にスポットした。２０時間後に、スライドを水で洗浄して、銀強化溶液［実施例２６参照］で処理した。市販の共役体は、発色の５分後に灰色のスポットを示しており、ガラス表面にＡｕコロイドが存在することが示されたが、実施例３のナノ粒子ストレプトアビジンプローブでは、認識できる銀色染色は示されなかった（図５３）。シグナルの差は、銀色染色したスライドに第２のＤＮＡ修飾ナノ粒子を載せてそれを再染色することにより高めることができた。これにより、本発明のナノ粒子−オリゴヌクレオチド−ｓｂｐ共役体が、市販のＡｕコロイド／ストレプトアビジン共役体よりも非特異的結合に対して抵抗性があることが実証される。
実施例２８：ナノ粒子アセンブリの調製
本明細書に論じたように、特異的結合対メンバー、例えば受容体又はリガンドは、オリゴヌクレオチドにより機能化され、オリゴヌクレオチド修飾ナノ粒子に固定化されて、ＤＮＡよりむしろ特異的結合対メンバーが指向する分子認識特性を備える以外に、オリゴヌクレオチド修飾粒子の高度安定性を呈する新しい分類のハイブリッド粒子を生成することができる。或いは、受容体修飾オリゴヌクレオチドを備えた多重受容体結合部位を有するタンパク質を機能化し、それにより我々の本来の材料の組立スキームにおいて、タンパク質受容体複合体を無機ナノ粒子の１つの代わりに部分構造の１つとして用いることができる。この実施例において、我々は、１３ｎｍ金ナノ粒子、ストレプトアビジン、及びビオチン化ＤＮＡを用いて、新しいナノ粒子アセンブリ（図５２）を調製して、得られた新しい生物無機材料の物理的及び化学的特性の幾つかを研究する。
（ａ）実験
オリゴヌクレオチド修飾１３ｎｍ  Ａｕ粒子（２−Ａｕ）及びリンカーＤＮＡ（３）を調製するための方法は、他の文献で報告されている。これらの共役体を調製するために用いるオリゴヌクレオチド修飾因子は、以下の配列を有する：５’ＳＨ（ＣＨ2\~）6\~−Ａ10−ＣＧＣＡＴＴＣＡＧＧＡＴ３’。リンカーＤＮＡ（３）は、以下の配列を有する：［５’ＴＡＣＧＡＧＴＴＧＡＧＡＡＴＣＣＴＧＡＴＴＧＣＧ３’］。Ｊ．Ｊ．Ｓｔｏｒｈｏｆｆ，Ｒ．Ｅｌｇｈａｎｉａｎ，Ｒ．Ｃ．Ｍｕｃｉｃ，Ｃ．Ａ．Ｍｉｒｋｉｎ，Ｒ．Ｌ．Ｌｅｔｓｉｎｇｅｒ，Ｊ．Ａｍ．Ｃｈｅｍ．Ｓｏｃ．１９９８年，第１２０巻，１９５９ページを参照されたい。Ａｕ粒子（２−Ａｕ）及びリンカーＤＮＡ（３）は、使用の前に０．３Ｍ  ＮａＣｌ、１０ｍＭリン酸緩衝液（ｐＨ７、０．３Ｍ  ＰＢＳ）に保存した。ビオチン修飾ＤＮＡ（２）は、ビオチン  ＴＥＧ  ＣＰＧ支持体（グレン・リサーチ社（Ｇｌｅｎ  Ｒｅｓｅａｒｃｈ））を用いて合成し、文献の方法により精製した。Ｊ．Ｊ．Ｓｔｏｒｈｏｆｆ，Ｒ．Ｅｌｇｈａｎｉａｎ，Ｒ．Ｃ．Ｍｕｃｉｃ，Ｃ．Ａ．Ｍｉｒｋｉｎ，Ｒ．Ｌ．Ｌｅｔｓｉｎｇｅｒ，Ｊ．Ａｍ．Ｃｈｅｍ．Ｓｏｃ．１９９８年，第１２０巻，１９５９ページ；Ｔ．Ｂｒｏｗｎ，Ｄ．Ｊ．Ｓ．Ｂｒｏｗｎ，ｉｎ  Ｏｌｉｇｏｎｕｃｌｉｅｏｔｉｄｅｓ  ａｎｄ  Ａｎａｌｏｇｕｅｓ（Ｆ．Ｅｃｋｓｔｅｉｎ編集），Ｏｘｆｏｒｄ  Ｕｎｉｖｅｒｓｉｔｙ  Ｐｒｅｓｓ，Ｎｅｗ  Ｙｏｒｋ，１９９１年を参照されたい。ストレプトアビジンは、シグマ社（Ｓｉｇｍａ）から購入し、２０ｍＭ  Ｔｒｉｓ緩衝液（３０Ｍ、ｐＨ７．２）に溶解した。ストレプトアビジン／ＤＮＡ共役体（１−ＳＴＶ）を作製するために、ストレプトアビジンを２０ｍＭ  Ｔｒｉｓ（ｐＨ７．２）、０．２ｍＭ  ＥＤＴＡ緩衝液中の８当量のビオチン−オリゴヌクレオチド共役体１と攪拌器にて室温で２時間反応させた。ビオチン−オリゴヌクレオチド共役体は、配列［３−ビオチン−ＴＥＧ−Ａ10−ＡＴＧＣＴＣＡＡＣＴＣＴ５’］を有している。ＤＮＡに対するストレプトアビジンの割合が異なる混合物（１：０．４、１：１、１：４）も、ＨＰＬＣ分析のために調製した。ストレプトアビジン／ＤＮＡ共役体は、２０ｍＭ  Ｔｒｉｓ（ｐＨ７．２）及び０．５％／分  勾配の２０ｍＭ  Ｔｒｉｓ、１Ｍ  ＮａＣｌによる流速１ｍＬ／分のイオン交換ＨＰＬＣで過剰のＤＮＡから分離しながら、２６０ｎｍ及び２８０ｎｍでＤＮＡのＵＶシグナルをモニタリングした。１：０．４ストレプトアビジン／ＤＮＡ混合物は、４５分，５６分に２つのピークを、１：１混合物は４５分、５６分、６７分、及び７１分に、それぞれ１：１、２：１、３：１、及び４：１オリゴヌクレオチド−ストレプトアビジン複合体に対応する４つのピークを示した。１：４混合物は、３番目の
ピーク（６７分）及び４番目のピーク（７１分）の強度が増大することを除けば、同様の位置に４つのピークを示した。１：８ストレプトアビジン／ＤＮＡ混合物のＨＰＬＣスペクトルは、２つの主なピーク、つまり１つは５９分の未反応のＤＮＡのもの、もう一方は７１分の４：１オリゴヌクレオチド−ストレプトアビジン複合体のものを示した。加えて、３：１複合体にあたる６７分のショルダーも存在した。精製したストレプトアビジン−ビオチン化ＤＮＡ共役体は、濃縮して、限外濾過（セントリコン３０）により０．３Ｍ  ＰＢＳに分散させた。ＴＥＭ、熱変性実験、及びＳＡＸＳ測定用の凝集体は、ストレプトアビジン−オリゴヌクレオチド共役体（１−ＳＴＶ）、金ナノ粒子ＤＮＡ共役体（２−Ａｕ）、及びリンカーＤＮＡ（３）を含有する溶液をドライアイス中で１０分間凍結することにより調製し、測定する前に解凍して、ハイブリダイゼーションを促進させた。
（ｂ）結果
本明細書に報告したナノ粒子／タンパク質アセンブリ（図５２）は、３つの部分構造：４つのビオチン化オリゴヌクレオチドに複合化したストレプトアビジン（１−ＳＴＶ）と、オリゴヌクレオチド修飾金ナノ粒子（２−Ａｕ）と、１に相補的な配列の半分及び２に相補的なもう半分を有するリンカーオリゴヌクレオチド（３）とに依存する（図５２参照）。典型的な実験において、リンカーＤＮＡ３（１０Ｍ、２１Ｌ）を、２−Ａｕ（９．７ｎＭ、２６０Ｌ）と１−ＳＴＶ（１．８Ｍ、２７Ｌ）の混合物に導入するか、或いはリンカーＤＮＡ３（１０Ｍ、２１Ｌ）を、１−ＳＴＶ（１．８Ｍ、２７Ｌ）と予備混合し、その後混合物を０．３Ｍ  ＰＢＳ中の２−Ａｕ（９．７ｎＭ、２６０Ｌ）に添加した。同等の特性を備えた凝集体が、両方の方法から形成し得るが、３及び１−ＳＴＶの予備混合は、凝集体の形成を促進する。１３ｎｍ金ナノ粒子は、ストレプトアビジン（４ｎｍｘ４ｎｍｘ５ｎｍ）よりも実質的に大きいため［Ｐ．Ｃ．Ｗｅｂｅｒ，Ｄ．Ｈ．Ｏｈｌｅｎｄｏｒｆ，Ｊ．Ｊ．Ｗｅｎｄｏｌｏｓｋｉ，Ｆ．Ｒ．Ｓａｌｅｍｍｅ，Ｓｃｉｅｎｃｅ，１９８９年，第２４３巻，８５ページ；Ｎ．Ｍ．Ｇｒｅｅｎ，Ｍｅｔｈｏｄｓ  Ｅｎｚｙｍｏｌ．１９９０年，第１８４巻，５１ページ］、ストレプトアビジンに対するＡｕナノ粒子のモル比１：２０を利用して、数個のナノ粒子を含む小さな凝集体より、又はストレプトアビジンのハイブリダイズされた層に機能化された単一の金ナノ粒子からなる構造よりどちらかといえば伸長した高分子構造の形成を好適化した。
【０４３０】
興味深いことに、室温では、１−ＳＴＶ、２−Ａｕ、及び３を混合した場合、１−ＳＴＶ、２−Ａｕ、及び３を含有する溶液のＵＶ−ｖｉｓスペクトルが安定していることが示すように、３日後でも観察可能な粒子の凝集は起こらない。しかし、溶液の温度（５３℃）をＤＮＡ相互連結の融点（Ｔｍ）未満で２、３℃上昇させると、ミリサイズの凝集体の成長（図５７Ａ）と、粒子アセンブリに関連するＡｕプラズモン共鳴の特徴的な赤色のシフト及び低下とがもたらされた。Ｃ．Ａ．Ｍｉｒｋｉｎ，Ｒ．Ｌ．Ｌｅｔｓｉｎｇｅｒ，Ｒ．Ｃ．Ｍｕｃｉｃ，Ｊ．Ｊ．Ｓｔｏｒｈｏｆｆ，Ｎａｔｕｒｅ  １９９６年，第３８２巻，６０７ページを参照されたい。透過電子顕微鏡（ＴＥＭ）像（図５７Ｂ）は、凝集体内の粒子がアニーリングの前後にその物理的形状を保持していることを示していることから、粒子の融合がないことが示され、更に表面オリゴヌクレオチド層の安定した影響が実証される。粒子アセンブリを開始するための熱活性化の要件は、過去に研究されたシステム（図５２ｂ）とは相反しており、過去のシステムは、非常に類似した条件下でオリゴヌクレオチド修飾金粒子が室温でリンカーＤＮＡを加えると数分以内に凝集体内に組込まれる２つの金ナノ粒子共役体を含んでいる。Ｃ．Ａ．Ｍｉｒｋｉｎ，Ｒ．Ｌ．Ｌｅｔｓｉｎｇｅｒ，Ｒ．Ｃ．Ｍｕｃｉｃ，Ｊ．Ｊ．Ｓｔｏｒｈｏｆｆ，Ｎａｔｕｒｅ  １９９６年，第３８２巻，６０７ページを参照されたい。この特徴は、：（１）Ａｕナノ粒子上のＤＮＡ被覆（ＤＮＡ：粒子＝〜１１０：１）に比べストレプトアビジン上のもの（ＤＮＡ：ストレプトアビジン＝４：１）が比較的少ないことによる、Ａｕ−ＳＴＶアセンブリシステム内の低い衝突確率［Ｌ．Ｍ．Ｄｅｍｅｒ，Ｃ．Ａ．Ｍｉｒｋｉｎ，Ｒ．Ｃ．Ｍｕｃｉｃ，Ｒ．Ａ．Ｒｅｙｎｏｌｄｓ，Ｒ．Ｌ．Ｌｅｔｓｉｎｇｅｒ，Ｒ．Ｅｌｇｈａｎｉａｎ，Ｇ．Ｖｉｓｗａｎａｄｈａｍ，Ａｎａｌ．Ｃｈｅｍ．２０００年，第７２巻，５５３５ペ
ージを参照］、又は（２）単一ストレプトアビジン上のＤＮＡのほとんど又は全てが単一粒子上のＤＮＡに結合する動力学的構造の初期形成、を原因とする可能性がある。凝集体形成は、溶液の凍結だけでなく加熱により促進することができる。Ｒ．Ｅｌｇｈａｎｉａｎ，Ｊ．Ｊ．Ｓｔｏｒｈｏｆｆ，Ｒ．Ｃ．Ｍｕｃｉｃ，Ｒ．Ｌ．Ｌｅｔｓｉｎｇｅｒ，Ｃ．Ａ．Ｍｉｒｋｉｎ，Ｓｃｉｅｎｃｅ  １９９７年，第２７７巻，１０７８ページを参照されたい。
【０４３１】
ＵＶ−ｖｉｓ分光学に基づいた融解実験を、ストレプトアビジン／ナノ粒子凝集体で実施し、それらがＤＮＡハイブリダイゼーションにより形成されることが確認された（図５８Ａ）。加熱すると、５２０ｎｍでの吸光度が最初に低下し、その結果融解曲線が一時的に下降し、その後ＤＮＡ融解が起こり粒子が分散すると、その吸光度が急激に上昇する。この一時的下降という挙動は、純粋な金ナノ粒子システムで観察され、融解の前の凝集体成長、つまりある種の凝集体の「熟成」に起因させた。Ｊ．Ｊ．Ｓｔｏｒｈｏｆｆ，Ａ．Ａ．Ｌａｚａｒｉｄｅｓ，Ｃ．Ａ．Ｍｉｒｋｉｎ，Ｒ．Ｌ．Ｌｅｔｓｉｎｇｅｒ，Ｒ．Ｃ．Ｍｕｃｉｃ，Ｇ．Ｃ．Ｓｃｈａｔｚ，Ｊ．Ａｍ．Ｃｈｅｍ．Ｓｏｃ．２０００年，第１２２巻，４６４０ページを参照されたい。融解の後、Ａｕプラズモン共鳴が５２０ｎｍに集中し、それは分散した１３ｎｍナノ粒子の特徴である。これらの実験により、結果的に、非特異的相互作用よりむしろ配列特異性ハイブリダイゼーションが、粒子／タンパク質アセンブリを実行すること、及びその工程が完全に可逆的であることが実証される。
【０４３２】
Ａｕナノ粒子／タンパク質アセンブリは、ハイブリダイゼーション誘導性アセンブリとは逆に、ストレプトアビジン／ビオチン相互作用によっても形成することができる。例えば、典型的な実験において、１（０．２４ｍＭ、１．３Ｌ）、３（１０Ｍ、３２Ｌ）、及び２−修飾ナノ粒子（Ａｕナノ粒子濃度：９．７ｎＭ、２６０Ｌ）を、０．３Ｍ  ＰＢＳ緩衝液中で混合して、ビオチン修飾Ａｕ粒子を生成した。この混合物を６０℃に１０分間加熱し、その後室温に冷却して、ハイブリダイゼーションを促進させた。２４時間後に、１、３、及び２−修飾Ａｕナノ粒子を含有する溶液を、０．３Ｍ  ＰＢＳ中のストレプトアビジン（１０Ｍ、４．２Ｌ）に添加し、５０℃に加熱して、ナノ粒子凝集体を形成した。溶液の色は、凝集体の形成を示す紫色に変化し、溶液温度をＴｍ（６５℃）を超えて上昇させることにより、凝集体を２−修飾Ａｕ粒子、１−修飾ストレプトアビジン、及び３に解体することができた。小角Ｘ線散乱（ＳＡＸＳ）［Ｓ．Ｊ．Ｐａｒｋ，Ａ．Ａ．Ｌａｚａｒｉｄｅｓ，Ｃ．Ａ．Ｍｉｒｋｉｎ，Ｐ．Ｗ．Ｂｒａｚｉｓ，Ｃ．Ｒ．Ｋａｎｎｅｗｕｒｆ，Ｒ．Ｌ．Ｌｅｔｓｉｎｇｅｒ，Ａｎｇｅｗ．Ｃｈｅｍ．Ｉｎｔ．Ｅｄ．２０００年，第３９巻，３８４５ページ；Ａ．Ｇｕｉｎｉｅｒ、Ｆ．Ｇ．，Ｓｍａｌｌ  Ａｎｇｌｅ  Ｓｃａｔｔｅｒｉｎｇ  ｏｆ  Ｘ−ｒａｙｓ，Ｗｉｌｅｙ，Ｎｅｗ  Ｙｏｒｋ，１９９５年；Ｂ．Ａ．Ｋｏｒｇｅｌ，Ｄ．Ｆｉｔｚｍａｕｒｉｃｅ，Ｐｈｙｓ．Ｒｅｖ．Ｂ  １９９９年，第５９巻，１４１９１ページ］のデータを、Ａｕ及びストレプトアビジン部分構造（１−ＳＴＶ、２−Ａｕ）と２つの異なる長さのＤＮＡリンカー（２４量体（３）及び４８量体）とから形成した凝集体について回収し、Ａｕ−Ａｕアセンブリ及び同様の連結オリゴヌクレオチド（２−Ａｕ、４−Ａｕ、２４量体リンカー（３）、４８量体リンカー）を基にした凝集体のものと比較した（図５９）。４８量体リンカーは、：１及び２に相補的な１２量体の付着末端を含有する５’ＴＡＣＧＡＧＴＴＧＡＧＡＣＣＧＴＴＡＡＧＡＣＧＡＧＧＣＡＡＴＣＡＴＧＣＡＡＴＣＣＴＧＡＡＴＧＣＧ及び３’ＧＧＣＡＡＴＴＣＴＧＣＴＣＣＧＴＴＡＧＴＡＣＧＴからなる２本鎖であった（２本鎖領域は下線で示す）。ＳＡＸＳ実験を設計するために、上記実験で用いられ、ＤＮＡハイブリダイゼーションでより高い接近容易性を提供した１，２，及び４のＡ10スペーサ［Ｌ．Ｍ．Ｄｅｍｅｒ，Ｃ．Ａ．Ｍｉｒｋｉｎ，Ｒ．Ｃ．Ｍｕｃｉｃ，Ｒ．Ａ．Ｒｅｙｎｏｌｄｓ，Ｒ．Ｌ．Ｌｅｔｓｉｎｇｅｒ，Ｒ．Ｅｌｇｈａｎｉａｎ，Ｇ．Ｖｉｓｗａｎａｄｈａｍ，Ａｎａｌ．Ｃｈｅｍ．２０００年，第７２巻，５５３５ページを参照］を除去して、より強固なシステムを生成した。ＤＮＡにより連結された凝集体は、比較的明確な回折ピークを示し、Ａ
ｕ−ＳＴＶ凝集体は、同じリンカーから形成されたＡｕ−Ａｕ凝集体よりも小さなｓ値で回折ピークを呈した。これは、Ａｕ−ＳＴＶシステムでのＡｕ粒子間距離がより大きいことを示唆している。その上、Ａｕ−Ａｕ及びＡｕ−ＳＴＶアセンブリの両者でリンカーとして２４量体  ＤＮＡの代わりに４８量体  ＤＮＡを用いた場合、回折ピークはより小さなｓ値にシフトする。
【０４３３】
対距離分布関数（pair\~distance\~distribution\~function\~）（ＰＤＤＦ）であるｇ（ｒ）を、方程式（１）（式中、ｑ＝（４／）ｓｉｎ（／２）で、粒子数密度である）を用いて、ＳＡＸＳパターンから計算した［Ａ．Ｇｕｉｎｉｅｒ，Ｆ．Ｇ．，Ｓｍａｌｌ  Ａｎｇｌｅ  Ｓｃａｔｔｅｒｉｎｇ  ｏｆ  Ｘ−ｒａｙｓ，Ｗｉｌｅｙ，Ｎｅｗ  Ｙｏｒｋ，１９５５年；Ｂ．Ａ．Ｋｏｒｇｅｌ，Ｄ．Ｆｉｔｚｍａｕｒｉｃｅ，Ｐｈｙｓ．Ｒｅｖ．Ｂ  １９９９年，第５９巻，１４１９１ページ］。
ｇ（ｒ）＝１＋（１／２Ｂ2\~Δｒ）Ｉｑ（ｓ（ｑ）−１）ｓｉｎ（ｑｒ）ｄｑ  方程式
（１）
ここで、ｇ（ｒ）は、第２の粒子を選択された粒子からの距離ｒの関数として見出す確率を示している。ＰＤＤＦから得られた最も近い近接Ａｕ粒子間距離（中心から中心までの距離）は、２４量体連結Ａｕ−Ａｕ、４８量体連結Ａｕ−Ａｕ、２４量体連結Ａｕ−ＳＴＶ、及び４８量体連結Ａｕ−ＳＴＶアセンブリで、それぞれ１９．３ｎｍ、２５．４ｎｍ、２８．７ｎｍ、及び４０．０ｎｍである。Ａｕ−ＳＴＶシステムとＡｕ−Ａｕシステムの粒子間距離を比較すると、Ａｕ−ＳＴＶアセンブリが予測されたＡｕナノ粒子／ストレプトアビジン周期性を有し、２つの成分（Ａｕナノ粒子及びストレプトアビジン）が、強固なＤＮＡ２本鎖リンカーにより十分に分離されることが明瞭に示される。
（ｃ）結論
この研究は、以下の理由により重要である。１）ＤＮＡ依存性ナノ粒子アセンブリ（組立）法（DNA-directed\~nanoparticle\~assembly\~method\~）が、これまで研究された無機ナノ粒子に加えて、タンパク質の構造にまで拡張できることが実証される。実際にこれは、Ａｕナノ粒子の可逆的なＤＮＡ依存性アセンブリと、ＤＮＡにより機能化されたタンパク質性構造とを実証する最初の報告である。２）ストレプトアビジンをはじめとする多くのタンパク質が、コロイド金の表面に吸着し、強力に結合した複合体を形成することは周知である。我々の実験は、ナノ粒子表面の高密度ＤＮＡ層の安定した影響と、ハイブリダイゼーションを行わない場合のストレプトアビジン吸着への抵抗性を実証している。それ故、それらは、タンパク質の活性を実質的に乱さないような方法で、非常に特異的な相互作用によりナノ粒子表面のタンパク質構造を特異的に固定化する方法に向かうものである。表面に吸着されたタンパク質を備えた粒子は、免疫化学において重要な役割を演じ［Ｍ．Ａ．Ｈａｙａｔ，Ｃｏｌｌｏｉｄａｌ  Ｇｏｌｄ：Ｐｒｉｎｃｉｐｌｅｓ，Ｍｅｔｈｏｄｓ，  ａｎｄ  Ａｐｐｌｉｃａｔｉｏｎｓ，Ａｃａｄｅｍｉｃ  Ｐｒｅｓｓ，  Ｓａｎ  Ｄｉｅｇｏ，１９９１年］、タンパク質がナノ粒子表面と直接相互作用する安定したタンパク質／粒子共役体の開発により、組織化学的研究及び免疫検査のための改良ナノ粒子プローブが誘導され得る。
【０４３４】
本明細書に引用した特許、特許出願および参考文献はすべて、引用によりその全体が組み込まれる。
【図面の簡単な説明】
【０４３５】
【図１】相補的オリゴヌクレオチドが付着しているナノ粒子を結合させることによるナノ粒子凝集体の形成を示す略図。ナノ粒子は、相補的オリゴヌクレオチドのハイブリダイゼーションの結果として凝集体をなして結合している。Ｘは、（−Ｓ（ＣＨ２）３ＯＰ（Ｏ）（Ｏ−）−（ここで、Ｓは金ナノ粒子に接合している）などの）任意の共有結合アンカーを表す。図１および後続のいくつかの図面では、分かり易くするために、各ナノ粒子には単一のオリゴヌクレオチドしか付着していないように示されているが、実際には、各ナノ粒子には、いくつかのオリゴヌクレオチドが付着している。また、図１および後続図面において、金ナノ粒子とオリゴヌクレオチドとの相対サイズは正確な縮尺率では描かれていない点に留意することが重要である。
【図２】オリゴヌクレオチドが付着しているナノ粒子を用いて核酸を検出する系を示す略図。２つのナノ粒子上のオリゴヌクレオチドは、示されている一本鎖ＤＮＡの２つの異なる部分に対して相補的な配列を有している。その結果、これらのオリゴヌクレオチドがＤＮＡとハイブリダイズすると、（凝集体を形成し、変色を起こす）検出可能な変化が生じる。
【図３】図２に示されている系の変型の略図。２つのナノ粒子上のオリゴヌクレオチドは、示されているナノ粒子上のオリゴヌクレオチドとは相補的でない第３部分によって分離された一本鎖ＤＮＡの２つの異なる部分に対して相補的な配列を有している。一本鎖ＤＮＡの非相補的部分とのハイブリダイズに用い得る任意のフィラーオリゴヌクレオチドも示されている。ＤＮＡ、ナノ粒子およびフィラーオリゴヌクレオチドを合わせると、ナノ粒子は、切れ目が入った（nicked）二本鎖オリゴヌクレオチドコネクタを形成して凝集する。
【図４】連結オリゴヌクレオチドとのハイブリダイゼーションおよびデハイブリダイゼーションの結果としての、オリゴヌクレオチドが付着しているナノ粒子の可逆的凝集を示す略図。例示されている連結オリゴヌクレオチドは、ナノ粒子に付着しているオリゴヌクレオチドと相補的なオーバーハング末端（付着末端）を有する二本鎖ＤＮＡである。
【図５】オリゴヌクレオチドが付着しているナノ粒子とナノ粒子に付着しているオリゴヌクレオチドに対して相補的な配列を有する連結オリゴヌクレオチドとを合わせることによるナノ粒子凝集体の形成を示す略図。
【図６】それぞれ異なるオリゴヌクレオチドが付着している２つの種類の金コロイドと、ナノ粒子に付着しているオリゴヌクレオチドと相補的な付着末端を有する連結二本鎖オリゴヌクレオチドとが入ったキュベット（図４参照）。キュベットＡ−連結ＤＮＡのＴｍを超える８０℃；デハイブリダイズ（熱変性）した。色は暗赤色。  キュベットＢ−リンカーＤＮＡのＴｍより低い室温に冷却後。ハイブリダイゼーションが起って、ナノ粒子は凝集したが、凝集体は沈殿しなかった。色は紫色。  キュベットＣ−室温下に数時間後、凝集したナノ粒子はキュベットの底に沈殿した。溶液は清澄で、沈殿物はピンクがかった灰色。ＢまたはＣを加熱するとＡが生じる。
【図７】図４に示されているように、オリゴヌクレオチドが付着している金ナノ粒子が温度を下げると連結オリゴヌクレオチドとハイブリダイズしたために凝集するときの吸光度の変化を示す吸光度対波長（ｎｍ）のグラフ。
【図８Ａ】図４に示されている系に関する吸光度対温度／時間の変化のグラフである。低温下、オリゴヌクレオチドが付着している金ナノ粒子は、連結オリゴヌクレオチドとのハイブリダイゼーションにより凝集する（図４参照）。高温（８０℃）下で、ナノ粒子はデハイブリダイズする。経時的な温度の変化は、これが可逆的プロセスであることを示している。
【図８Ｂ】修飾していない金ナノ粒子の水溶液を用いて図８Ａと同じ方法で実施した吸光度対温度／時間における変化のグラフである。図８Ａに見られた可逆的変化は観測されない。
【図９Ａ】透過型電子顕微鏡（ＴＥＭ）画像。金ナノ粒子上のオリゴヌクレオチドと連結オリゴヌクレオチドとのハイブリダイゼーションにより結合した凝集金ナノ粒子のＴＥＭ画像である。
【図９Ｂ】透過型電子顕微鏡（ＴＥＭ）画像。結合したナノ粒子の順序づけ（ｏｒｄｅｒｉｎｇ）を示す二次元凝集体のＴＥＭ画像である。
【図１０】ピリミジン：プリン：ピリミジンモチーフを有するナノ粒子間の熱安定性三本鎖オリゴヌクレオチドコネクタの形成を示す略図。このような三本鎖コネクタは、二本鎖コネクタより剛性が大きい。図１０において、一方のナノ粒子には、全てがプリンからなるオリゴヌクレオチドが付着しており、他方のナノ粒子には、全てがピリミジンからなるオリゴヌクレオチドが付着している。（ナノ粒子には付着していない）三本鎖コネクタを形成するための第３オリゴヌクレオチドはピリミジンからなる。
【図１１】相補的オリゴヌクレオチドが付着しているナノ粒子を合わせることによるナノ粒子凝集体の形成を示す略図であり、ナノ粒子は、相補的オリゴヌクレオチドのハイブリダイゼーションの結果として凝集体をなして結合している。図１１において、丸はナノ粒子を表し、式はオリゴヌクレオチド配列であり、ｓはチオ−アルキルリンカーである。２種類のナノ粒子上の多数のオリゴヌクレオチドは、互いにハイブリダイズして凝集体構造を形成し得る。
【図１２Ａ】オリゴヌクレオチドが付着しているナノ粒子を用いた核酸検出系を示す略図。オリゴヌクレオチド−ナノ粒子共役体１および２と、一本鎖オリゴヌクレオチド標的３が示されている。丸はナノ粒子を表し、式はオリゴヌクレオチド配列であり、点線および破線は、ヌクレオチドを連結するつなぎ目を表す。
【図１２Ｂ】オリゴヌクレオチドが付着しているナノ粒子を用いた核酸検出系を示す略図。オリゴヌクレオチド−ナノ粒子共役体１および２が示されている。丸はナノ粒子を表し、式はオリゴヌクレオチド配列であり、点線および破線は、ヌクレオチドを連結するつなぎ目を表す。
【図１２Ｃ】オリゴヌクレオチドが付着しているナノ粒子を用いた核酸検出系を示す略図。オリゴヌクレオチド−ナノ粒子共役体１および２と、一本鎖オリゴヌクレオチド標的４が示されている。丸はナノ粒子を表し、式はオリゴヌクレオチド配列であり、点線および破線は、ヌクレオチドを連結するつなぎ目を表す。
【図１２Ｄ】オリゴヌクレオチドが付着しているナノ粒子を用いた核酸検出系を示す略図。オリゴヌクレオチド−ナノ粒子共役体１および２と、一本鎖オリゴヌクレオチド標的５が示されている。丸はナノ粒子を表し、式はオリゴヌクレオチド配列であり、点線および破線は、ヌクレオチドを連結するつなぎ目を表す。
【図１２Ｅ】オリゴヌクレオチドが付着しているナノ粒子を用いた核酸検出系を示す略図。オリゴヌクレオチド−ナノ粒子共役体１および２と、一本鎖オリゴヌクレオチド標的６が示されている。丸はナノ粒子を表し、式はオリゴヌクレオチド配列であり、点線および破線は、ヌクレオチドを連結するつなぎ目を表す。
【図１２Ｆ】オリゴヌクレオチドが付着しているナノ粒子を用いた核酸検出系を示す略図。オリゴヌクレオチド−ナノ粒子共役体１および２と、一本鎖オリゴヌクレオチド標的７が示されている。丸はナノ粒子を表し、式はオリゴヌクレオチド配列であり、点線および破線は、ヌクレオチドを連結するつなぎ目を表す。
【図１３Ａ】ナノ粒子および透明基板を用いたＤＮＡ（検体ＤＮＡ）検出系を示す略図である。
【図１３Ｂ】ナノ粒子および透明基板を用いたＤＮＡ（検体ＤＮＡ）検出系を示す略図である。
【図１４Ａ】オリゴヌクレオチドが付着している金ナノ粒子（その１つの集団は溶液中にあり、１つの集団は図１３Ｂに示されているような透明基板に付着している）が連結オリゴヌクレオチドとのハイブリダイゼーションにより凝集したときの吸光度の変化を示す吸光度対波長（ｎｍ）のグラフである。
【図１４Ｂ】温度の増大（融解する）に従った、図１４Ａに示されているハイブリダイズした系に関する吸光度の変化のグラフである。
【図１５Ａ】オリゴヌクレオチドが付着しているナノ粒子を用いた核酸検出系を示す略図。オリゴヌクレオチド−ナノ粒子共役体１および２が示されている。丸はナノ粒子を表し、式はオリゴヌクレオチド配列であり、Ｓはチオ−アルキルリンカーを表す。
【図１５Ｂ】オリゴヌクレオチドが付着しているナノ粒子を用いた核酸検出系を示す略図。オリゴヌクレオチド−ナノ粒子共役体１および２と、一本鎖オリゴヌクレオチド標的３が示されている。丸はナノ粒子を表し、式はオリゴヌクレオチド配列であり、Ｓはチオ−アルキルリンカーを表す。
【図１５Ｃ】オリゴヌクレオチドが付着しているナノ粒子を用いた核酸検出系を示す略図。オリゴヌクレオチド−ナノ粒子共役体１および２と、一本鎖オリゴヌクレオチド標的４が示されている。丸はナノ粒子を表し、式はオリゴヌクレオチド配列であり、Ｓはチオ−アルキルリンカーを表す。
【図１５Ｄ】オリゴヌクレオチドが付着しているナノ粒子を用いた核酸検出系を示す略図。オリゴヌクレオチド−ナノ粒子共役体１および２と、一本鎖オリゴヌクレオチド標的５が示されている。丸はナノ粒子を表し、式はオリゴヌクレオチド配列であり、Ｓはチオ−アルキルリンカーを表す。
【図１５Ｅ】オリゴヌクレオチドが付着しているナノ粒子を用いた核酸検出系を示す略図。オリゴヌクレオチド−ナノ粒子共役体１および２と、一本鎖オリゴヌクレオチド標的６が示されている。丸はナノ粒子を表し、式はオリゴヌクレオチド配列であり、Ｓはチオ−アルキルリンカーを表す。
【図１５Ｆ】オリゴヌクレオチドが付着しているナノ粒子を用いた核酸検出系を示す略図。オリゴヌクレオチド−ナノ粒子共役体１および２と、一本鎖オリゴヌクレオチド標的７が示されている。丸はナノ粒子を表し、式はオリゴヌクレオチド配列であり、Ｓはチオ−アルキルリンカーを表す。
【図１５Ｇ】オリゴヌクレオチドが付着しているナノ粒子を用いた核酸検出系を示す略図。オリゴヌクレオチド−ナノ粒子共役体１および２と、一本鎖オリゴヌクレオチド標的８が示されている。丸はナノ粒子を表し、式はオリゴヌクレオチド配列であり、Ｓはチオ−アルキルリンカーを表す。
【図１６Ａ】オリゴヌクレオチドが付着しているナノ粒子を用いた核酸検出系を表す略図。オリゴヌクレオチド−ナノ粒子共役体１および２と、長さが異なる複数の一本鎖オリゴヌクレオチド標的が示されている。丸はナノ粒子を表し、式はオリゴヌクレオチド配列であり、Ｓはチオ−アルキルリンカーを表す。
【図１６Ｂ】オリゴヌクレオチドが付着しているナノ粒子を用いた核酸検出系を表す略図。オリゴヌクレオチド−ナノ粒子共役体１および２と、長さが異なる複数の一本鎖オリゴヌクレオチド標的が示されている。丸はナノ粒子を表し、式はオリゴヌクレオチド配列であり、Ｓはチオ−アルキルリンカーを表す。
【図１６Ｃ】オリゴヌクレオチドが付着しているナノ粒子を用いた核酸検出系を表す略図。オリゴヌクレオチド−ナノ粒子共役体１および２と、長さが異なる複数の一本鎖オリゴヌクレオチド標的が示されている。丸はナノ粒子を表し、式はオリゴヌクレオチド配列であり、Ｓはチオ−アルキルリンカーを表す。
【図１７Ａ】ナノ粒子−オリゴヌクレオチド共役体と、オリゴヌクレオチドが付着しているナノ粒子を用いた核酸検出系とを示す略図。丸はナノ粒子を表し、直線はオリゴヌクレオチド鎖（塩基は示さず）を表し、間隔の狭い２本の平行線は二本鎖分子セグメントを表し、小文字は特異的ヌクレオチド配列（ａはａ′と相補的、ｂはｂ′の相補的である、など）を示す。
【図１７Ｂ】ナノ粒子−オリゴヌクレオチド共役体と、オリゴヌクレオチドが付着しているナノ粒子を用いた核酸検出系とを示す略図。丸はナノ粒子を表し、直線はオリゴヌクレオチド鎖（塩基は示さず）を表し、間隔の狭い２本の平行線は二本鎖分子セグメントを表し、小文字は特異的ヌクレオチド配列（ａはａ′と相補的、ｂはｂ′の相補的である、など）を示す。
【図１７Ｃ】ナノ粒子−オリゴヌクレオチド共役体と、オリゴヌクレオチドが付着しているナノ粒子を用いた核酸検出系とを示す略図。丸はナノ粒子を表し、直線はオリゴヌクレオチド鎖（塩基は示さず）を表し、間隔の狭い２本の平行線は二本鎖分子セグメントを表し、小文字は特異的ヌクレオチド配列（ａはａ′と相補的、ｂはｂ′の相補的である、など）を示す。
【図１７Ｄ】ナノ粒子−オリゴヌクレオチド共役体と、オリゴヌクレオチドが付着しているナノ粒子を用いた核酸検出系とを示す略図。丸はナノ粒子を表し、直線はオリゴヌクレオチド鎖（塩基は示さず）を表し、間隔の狭い２本の平行線は二本鎖分子セグメントを表し、小文字は特異的ヌクレオチド配列（ａはａ′と相補的、ｂはｂ′の相補的である、など）を示す。
【図１７Ｅ】ナノ粒子−オリゴヌクレオチド共役体と、オリゴヌクレオチドが付着しているナノ粒子を用いた核酸検出系とを示す略図。丸はナノ粒子を表し、直線はオリゴヌクレオチド鎖（塩基は示さず）を表し、間隔の狭い２本の平行線は二本鎖分子セグメントを表し、小文字は特異的ヌクレオチド配列（ａはａ′と相補的、ｂはｂ′の相補的である、など）を示す。
【図１８】リポソーム（大きい二重丸）、ナノ粒子（小さい白丸）および透明基板を用いた核酸検出系を示す略図。黒い四角はコレステリル基を表し、ねじれ線はオリゴヌクレオチドを表し、梯子は二本鎖（ハイブリダイズした）オリゴヌクレオチドを表す。
【図１９Ａ】金ナノ粒子−オリゴヌクレオチド共役体が図１３Ａに示されているような透明基板上の多重層として集合したときの吸光度の変化を示す吸光度対波長（ｎｍ）のグラフである。
【図１９Ｂ】温度の増大（融解）に従った図１９Ａに示されているハイブリダイズした系に関する吸光度の変化のグラフである。
【図２０Ａ】金属もしくは半導体消光ナノ粒子（図２０Ａ）に付着している蛍光標識オリゴヌクレオチドを用いた計画の略図。
【図２０Ｂ】非金属、非半導体粒子（図２０Ｂ）に付着している蛍光標識オリゴヌクレオチドを用いた計画の略図。
【図２１】オリゴヌクレオチドが付着している金ナノ粒子および蛍光標識オリゴヌクレオチドが付着しているラテックスミクロスフェアを用いた標的核酸検出系を示す略図。小さい黒丸はナノ粒子を表し、大きい白丸はラテックスミクロスフェアを表し、大きい楕円は微孔質膜を表す。
【図２２】２つの種類の蛍光標識オリゴヌクレオチド−ナノ粒子共役体を用いた標的核酸検出系を示す略図。黒丸はナノ粒子を表し、大きな楕円は微孔質膜を表す。
【図２３】炭疽菌保護抗原（実施例１２参照）用アッセイに利用される材料の配列。
【図２４】オリゴヌクレオチド（直線）が付着している磁気ナノ粒子（黒球）、ナノ粒子に付着しているオリゴヌクレオチドにハイブリダイズしたプローブオリゴヌクレオチド（直線）を含む「サテライトプローブ」を用いた標的核酸検出系を示す略図であり、プローブオリゴヌクレオチドはレポーター基（白四角）で標識されている。Ａ、Ｂ、Ｃ、Ａ′、Ｂ′、およびＣ′は、特異的ヌクレオチド配列を表し、Ａ、ＢおよびＣはそれぞれ、Ａ′、Ｂ′およびＣ′と相補的である。
【図２５Ａ】ナノ粒子と透明基板を用いたＤＮＡ検出系を示す略図。これらの図面において、ａ、ｂおよびｃは、異なるオリゴヌクレオチド配列を表し、ａ′、ｂ′およびｃ′は、それぞれａ、ｂおよびｃと相補的なオリゴヌクレオチド配列を表す。
【図２５Ｂ】ナノ粒子と透明基板を用いたＤＮＡ検出系を示す略図。これらの図面において、ａ、ｂおよびｃは、異なるオリゴヌクレオチド配列を表し、ａ′、ｂ′およびｃ′は、それぞれａ、ｂおよびｃと相補的なオリゴヌクレオチド配列を表す。
【図２６Ａ】ＣｄＳｅ／ＺｎＳコア／シェル量子ドット（ＱＤ）の集合体を形成する系を示す略図。
【図２６Ｂ】ＣｄＳｅ／ＺｎＳコア／シェル量子ドット（ＱＤ）の集合体を形成する系を示す略図。
【図２７Ａ】４００ｎｍでの励起で、分散ＱＤと凝集ＱＤを比較する蛍光スペクトルを示している。試料は同じように調製したが、但し、一方には相補的「リンカー」ＤＮＡを付加し、他方には等量、等濃度の非相補的ＤＮＡを付加した。
【図２７Ｂ】「融解」の前、間および後の異なる温度下のＱＤ／ＱＤ集合体のＵＶ−可視スペクトルを示している。図中の挿入図は、集合体の熱変性に関する温度対消光プロファイルを示している。変性実験は、０．３Ｍ  ＮａＣｌ、１０ｍＭ  リン酸緩衝液（ｐＨ７）、０．０１％アジ化ナトリウム中、１３ｎｍの金ナノ粒子および／または〜４ｎｍのＣｄＳｅ／ＺｎＳコア／シェルＱＤを用いて実施した。
【図２７Ｃ】ハイブリッド金／ＱＤ集合体の一部の高解像度ＴＥＭ画像を示している。指紋に似たＱＤの格子干渉縞が各金ナノ粒子の近くに見える。
【図２７Ｄ】「融解」の前、間および後の異なる温度下のハイブリッド金／ＱＤ集合体のＵＶ−可視スペクトルを示している。図中の挿入図は、集合体の熱変性に関する温度対消光プロファイルを示している。変性実験は、０．３Ｍ  ＮａＣｌ、１０ｍＭ  リン酸緩衝液（ｐＨ７）、０．０１％アジ化ナトリウム中、１３ｎｍの金ナノ粒子および／または〜４ｎｍのＣｄＳｅ／ＺｎＳコア／シェルＱＤを用いて実施した。
【図２８Ａ】コアプローブ、凝集体プローブの作製およびこれらのプローブを用いたＤＮＡ検出系を示す略図。これらの図面において、ａ、ｂ、ｃおよびｄは、異なるオリゴヌクレオチド配列を表し、ａ′、ｂ′、ｃ′およびｄ′はそれぞれ、ａ、ｂ、ｃおよびｄと相補的なオリゴヌクレオチド配列を表す。
【図２８Ｂ】コアプローブ、凝集体プローブの作製およびこれらのプローブを用いたＤＮＡ検出系を示す略図。これらの図面において、ａ、ｂ、ｃおよびｄは、異なるオリゴヌクレオチド配列を表し、ａ′、ｂ′、ｃ′およびｄ′はそれぞれ、ａ、ｂ、ｃおよびｄと相補的なオリゴヌクレオチド配列を表す。
【図２８Ｃ】コアプローブ、凝集体プローブの作製およびこれらのプローブを用いたＤＮＡ検出系を示す略図。これらの図面において、ａ、ｂ、ｃおよびｄは、異なるオリゴヌクレオチド配列を表し、ａ′、ｂ′、ｃ′およびｄ′はそれぞれ、ａ、ｂ、ｃおよびｄと相補的なオリゴヌクレオチド配列を表す。
【図２８Ｄ】コアプローブ、凝集体プローブの作製およびこれらのプローブを用いたＤＮＡ検出系を示す略図。これらの図面において、ａ、ｂ、ｃおよびｄは、異なるオリゴヌクレオチド配列を表し、ａ′、ｂ′、ｃ′およびｄ′はそれぞれ、ａ、ｂ、ｃおよびｄと相補的なオリゴヌクレオチド配列を表す。
【図２８Ｅ】コアプローブ、凝集体プローブの作製およびこれらのプローブを用いたＤＮＡ検出系を示す略図。これらの図面において、ａ、ｂ、ｃおよびｄは、異なるオリゴヌクレオチド配列を表し、ａ′、ｂ′、ｃ′およびｄ′はそれぞれ、ａ、ｂ、ｃおよびｄと相補的なオリゴヌクレオチド配列を表す。
【図２９】メルカプトエタノールによる、オリゴヌクレオチドが付着しているナノ粒子（黒丸）または金薄膜（白四角）からのオリゴヌクレオチドの置換分率のグラフ。
【図３０】ナノ粒子−オリゴヌクレオチド共役体の調製に使用される、様々な認識オリゴヌクレオチド：希釈剤オリゴヌクレオチド比に対して得られた、ナノ粒子上の認識オリゴヌクレオチドの表面被覆範囲のグラフ。
【図３１】ナノ粒子上の認識オリゴヌクレオチドの様々な表面被覆範囲に対する、ハイブリダイズした相補的なオリゴヌクレオチドの表面被覆範囲のグラフ。
【図３２】ナノ粒子−オリゴヌクレオチド共役体および銀染色法による増幅を用いた基板上の４素子アレイ中の標的ＤＮＡを検出する系を示す略図。
【図３３】種々の濃度の標的ＤＮＡに暴露した後、５ｎＭの金ナノ粒子−オリゴヌクレオチド指示共役体に暴露し、銀増幅溶液に５分間暴露した、オリゴヌクレオチド官能化ガラス表面のグレースケール（光学密度）のグラフ。
【図３４Ａ】発蛍光団で標識した標的のオリゴヌクレオチド官能化ガラス表面からの解離を示すハイブリダイズ標的％対温度のグラフ。
【図３４Ｂ】ナノ粒子で標識した標的（図３５Ｂ）のオリゴヌクレオチド官能化ガラス表面からの解離を示すハイブリダイズ標的％対温度のグラフ。図３５ＡおよびＢにおいて、測定は、ガラス表面上の溶液中の解離した標識の蛍光（図３５Ａ）および吸光度（図３５Ｂ）を測定して実施した。「ｂ」と標示された線は、ガラス上の完全対合オリゴヌクレオチドの解離曲線を示し、「ｒ」と標示されている線は、ガラス上の誤対合オリゴヌクレオチド（１塩基誤対合）の曲線を示している。グラフ中の垂線は、各測定に関して所与の温度（各曲線の融解温度Ｔｍの中間）で解離した標的分画および発蛍光団およびナノ粒子ベース遺伝子チップに関する予測された配列同定選択率を示している。蛍光（図３５Ａ）：相補体（６９％）／誤対合（３８％）＝１．８：１。吸光度（図３５Ｂ）：相補体（８５％）／誤対合（１４％）＝６：１。発蛍光団標識曲線（図３５Ａ）の幅は、発蛍光団標識標的の遺伝子チップからの解離に特徴的なものである（Ｆｏｒｍａｎら，Ｍｏｌｅｃｕｌａｒ  Ｍｏｄｅｌｉｎｇ  ｏｆ  Ｎｕｃｌｅｉｃ  Ａｃｉｄｓ，Ｌｅｏｎｔｉｓら編（ＡＣＳ  Ｓｙｍｐｏｓｉｕｍ  Ｓｅｒｉｅｓ  ６８２，Ａｍｅｒｉｃａｎ  Ｃｈｅｍｉｃａｌ  Ｓｏｃｉｅｔｙ，Ｗａｓｈｉｎｇｔｏｎ，Ｄ．Ｃ．，１９９８年），２０６−２２８ページ）。
【図３５Ａ】合成標的および蛍光標識ナノ粒子−オリゴヌクレオチド共役体プローブで攻撃したモデルオリゴヌクレオチド配列の画像。
【図３５Ｂ】ナノ粒子標識ナノ粒子−オリゴヌクレオチド共役体プローブで攻撃したモデルオリゴヌクレオチド配列の画像。図３６ＡおよびＢにおいて、Ｃ、Ａ、ＴおよびＧは、基板に付着しているオリゴヌクレオチドに１単塩基変化が起こって標的との完全対合（塩基Ａ）または１塩基誤対合（塩基Ａとの完全対合の代わりに塩基Ｃ、ＴまたはＧ）をもたらした配列上のスポット（要素）を表している。要素Ｃ：Ａ：Ｔ：Ｇのグレースケール比は、図３６Ａに関しては９：３７：９：１１、図３６Ｂに関しては３：６２：７：３４である。
【図３６】連結核酸（３）を介して結合したナノ粒子（ａおよびｂ）の凝集体（Ａ）または層（Ｂ）を形成する系を示す略図。
【図３７Ａ】相補的リンカー３を介してオリゴヌクレオチド官能化ガラス製顕微鏡スライドにハイブリダイズした金ナノ粒子のａとｂの交互層（図３７参照）のＵＶ−可視スペクトル。これらのスペクトルは、１（ａ、λｍａｘ＝５２４ｎｍ）、２（ｂ、λｍａｘ＝５２９ｎｍ）、３（ｃ、λｍａｘ＝５３２ｎｍ）、４（ｄ、λｍａｘ＝５３４ｎｍ）または５（ｅ、λｍａｘ＝５３４ｎｍ）層を有する集合体に関する。これらのスペクトルは、スライドを介して直接測定した。
【図３７Ｂ】層の数の増大に伴うナノ粒子集合体（図３８Ａ参照）のλｍａｘでの吸光度のグラフ。
【図３８Ａ】ＤＮＡリンカーと共にオリゴヌクレオチド官能化導電性インジウム−スズ−オキシド（ＩＴＯ）スライド（オリゴヌクレオチド官能化ガラススライドと同じ方法で作製）に同時ハイブリダイズしたオリゴヌクレオチド官能化金ナノ粒子の１つの層のＦＥ−ＳＥＭ。このスライドの可視吸光度スペクトルは、図３８Ａと同一であったが、これは、ＩＴＯ上の官能化およびナノ粒子被覆面積がガラス上のものと類似であることを示している。１０枚のそのような画像から計数したナノ粒子の平均密度は約８００ナノ粒子／μｍ２であった。
【図３８Ｂ】ＩＴＯスライド上の２つのナノ粒子層のＦＥ−ＳＥＭ画像。１０枚のそのような画像から計数したナノ粒子の平均密度は約２８００ナノ粒子／μｍ２であった。
【図３８Ｃ】０．３Ｍ  ＮａＣｌ、１０ｍＭ  リン酸緩衝液（ｐＨ７）中の一本鎖とのオリゴヌクレオチド二本鎖分子（１＋２＋３；図３５Ａ参照）の０．５μＭ溶液の解離を示す２６０ｎｍ（Ａ２６０）の吸光度。
【図３８Ｄ】０．３Ｍ  ＮａＣｌ、１０ｍＭ  燐酸緩衝液に浸漬したガラススライドからの１層のオリゴヌクレオチド官能化金ナノ粒子の解離を示す２６０ｎｍ（Ａ２６０）の吸光度。
【図３８Ｅ】０．３Ｍ  ＮａＣｌ、１０ｍＭ  燐酸緩衝液に浸漬したガラススライドからの４層のオリゴヌクレオチド官能化金ナノ粒子の解離を示す２６０ｎｍ（Ａ２６０）の吸光度。
【図３８Ｆ】０．３Ｍ  ＮａＣｌ、１０ｍＭ  燐酸緩衝液に浸漬したガラススライドからの１０層のオリゴヌクレオチド官能化金ナノ粒子の解離を示す２６０ｎｍ（Ａ２６０）の吸光度。図Ｄ〜Ｆに関して、温度の増大に従って減少するスライドを介した５２０ｎｍ（Ａ５２０）での吸光度を測定して融解プロファイルを得た。図３９Ｄ−Ｆそれぞれの挿入図は、測定した解離曲線の一次導関数を示している。これらの曲線のＦＷＨＭは、（図３９Ｃの挿入図）１３．２℃、（図３９Ｄの挿入図）５．６℃、（図３９Ｅの挿入図）３．２℃、（図３９Ｆの挿入図）２．９℃であった。
【図３９】ＤＮＡを介して結合している金ナノ粒子集合体の電気的性質の測定に用いられる系を示す略図。分かり易くするために、単一のハイブリダイゼーション事象のみが描かれている。
【図４０】金電極および金ナノ粒子を用いた核酸検出法を示す略図。
【図４１】オリゴヌクレオチドをナノ粒子に連結する際に使用されるステロイド部分を有する好ましい化合物１を含む、環式ジスルフィド１の構造を例証する略図。ステロイドジスルフィド分子は、４，５−ジヒドロキシ−１，２−ジチアンをエピアンドロステロンと縮合することにより得られる。金のナノ粒子−オリゴヌクレオチド共役体は、ステロイドジスルフィドにより修飾したオリゴヌクレオチドを使用して調製され、その調製用にオリゴヌクレオチド−メルカプトヘキシルリンカーを使用したナノ粒子−オリゴヌクレオチド共役体と比べて、ＤＴＴに対するより大きな安定性を示す。
【図４２】ステロイド環式スルフィドアンカー基に対する合成と化学式を示す略図。
【図４３】実施例２４に説明したオリゴヌクレオチド環式ジスルフィドリンカーの調製に使用される化学式２の環式ジスルフィドと、アンカー基として使用される同様な関連環式ジスルフィドを示す略図。
【図４４】実施例２５に記述した構造を示す略図。図４５（ａ）は、５′−モノチオール−修飾オリゴヌクレオチド５、３５塩基５′−ステロイドジスルフィドオリゴマー６、Ｔｒｅｍｂｌｅｒホスホルアミド７、および５−トリ−メルカプトアルキルオリゴヌクレオチド８を示す。
【図４５】新規トリチオールオリゴヌクレオチドを作製する化学的機構を示す略図。
【図４６】高密度オリゴヌクレオチドナノ粒子共役体Ｉ、オリゴヌクレオチドタンパク質共役体１、ナノ粒子−オリゴヌクレオチド−タンパク質共役体ＩＩ、及びプローブ−ターゲット複合体ＩＩＩの略図。オリゴヌクレオチド共役体Ｉは、共役体Ｉに結合したオリゴヌクレオチドに相補的な配列を有している。プローブＩＩは、タンパク質のための代表的プローブである。複合体ＩＩＩは、タンパク質ターゲットとプローブに結合したタンパク質との特異的結合相互作用からもたらされる。
【図４７】特異的タンパク質を、ガラス表面に固定化した異なるタンパク質のアレイ中ので検出する際のプローブＩＩの適用例の略図。金ナノ粒子は、視覚的に、或いは銀染色により認識することができる。蛍光ナノ粒子は、それらの蛍光により認識することができる。この図に示すように、ガラスプレートは、表面に固定化した３種の異なるタンパク質を示しており、そのうち１種は、プローブＩＩでタンパク質に結合する。段階１において、そのプレートをプローブＩＩを含有する溶液に暴露する。段階２において、非結合のプローブＩＩを洗い流す。段階３において、その一連のタンパク質のうち第１のタンパク質が占める部位の結合したナノ粒子（ＩＶ）の存在を観察する。
【図４８】ナノ粒子−オリゴヌクレオチド−受容体プローブ（ＩＩ’）の略図、及び特異的ターゲットを、滑面に固定化した物質のアレイで検出する際の適用例の略図。認識受容体ユニット（ターゲットに相補的な特異的結合）は、Ａと呼称し、ターゲットはＢと称する。
【図４９】（ａ）受容体（Ｒ）に連結したオリゴヌクレオチドが、ナノ粒子に結合したオリゴヌクレオチドに相補的であり、ナノ粒子共役体が、受容体に結合したオリゴヌクレオチドに、ハイブリダイゼーションにより結合することを示すナノ粒子−オリゴヌクレオチド−受容体プローブ（ＩＩ）の略図、及び（ｂ）受容体（Ｒ）に連結するオリゴヌクレオチドが、ハイブリダイゼーションの結果、連結オリゴヌクレオチドの第１部分に結合し、ナノ粒子に結合したオリゴヌクレオチドが、ハイブリダイゼーションの結果、連結オリゴヌクレオチドの第２部分に結合することを示すナノ粒子−オリゴヌクレオチド−受容体プローブ（ＩＩ）の略図。簡略化のために、オリゴヌクレオチド−ナノ粒子共役体に結合したオリゴヌクレオチド−タンパク質共役体を１種のみ示しているが、実際の数はもっと多い可能性がある。
【図５０Ａ】特異的ターゲット、例えば薬物又はタンパク質を、ガラス表面に固定化した異なる薬物又はタンパク質のアレイで検出する際のプローブ（図５０ｂ）の適用例の略図。
【図５０Ｂ】特異的ターゲットを、異なる分子の混合物を有する細胞で検出する際のプローブ図５０ｂの適用例の略図。図５１Ａ，Ｂにおいて、プローブは、検体、例えばタンパク質又は薬物が多重結合部位を有する場合も、スポットテストにおいて用いることができる。
【図５１Ａ】結合したオリゴヌクレオチド１、ナノ粒子オリゴヌクレオチド共役体２、及びターゲット核酸３を有するビオチン分子に結合したストレプトアビジンの複合体のハイブリダイゼーション。
【図５１Ｂ】ある種のナノ粒子のオリゴヌクレオチドを第２の種のナノ粒子とハイブリダイゼーションさせることによる金ナノ粒子アセンブリ。
【図５１Ｃ】ナノ粒子に結合したオリゴヌクレオチドに相補的な配列を有するオリゴヌクレオチドに各ビオチン分子が結合するような４種のビオチン分子に特異的に結合したアビジンの複合体のハイブリダイゼーションによる金ナノ粒子アセンブリ、の結果形成した３次元金ナノ粒子−ストレプトアビジンアセンブリ又は凝集体の略図。図５２Ａ〜Ｂの３例全てにおいて、凝集体が形成すると、溶液の色が赤色から紫色又は青灰色に変化した。
【図５２】本発明の金ナノ粒子／オリゴヌクレオチド／ストレプトアビジン共役体（左）及び市販の金コロイド／ストレプトアビジン共役体（右）の非特異的結合テスト（実施例２７）を示す写真。市販の共役体は、灰色のスポットを示し、その共役体がガラス表面に接着していることが示されたが、本発明の共役体は、有意な銀染色を示さなかった。
【図５３】表面に結合したビオチンへの金ナノ粒子−オリゴヌクレオチド−ストレプトアビジン共役体の結合の略図。ビオチンは、支持体表面に結合したオリゴヌクレオチドに相補的な配列を有するオリゴヌクレオチドに連結し、オリゴヌクレオチド−ビオチン共役体は、表面に結合したオリゴヌクレオチドにハイブリダイズされる。
【図５４】リンカーをタンパク質のためのＤＮＡ受容体として用いるタンパク質検出方法の略図。図示するように、結合した受容体ＤＮＡを有するナノ粒子−オリゴヌクレオチド−ビオチン共役体は、ストレプトアビジンを付加すると、３次元ナノ粒子アセンブリを形成する。その凝集体は、その後単離され、デハイブリダイゼーションに付されて、ナノ粒子−オリゴヌクレオチド共役体と、結合するオリゴヌクレオチドを有するビオチン分子に結合するストレプトアビジンの複合体と、その受容体とを遊離する。そのタンパク質は、ＤＮＡチップの使用をはじめとする従来法での受容体ＤＮＡの同定により検出される。
【図５５】（ａ）オリゴヌクレオチドに連結した単一のビオチンに結合するストレプトアビジン（ビオチンに結合したオリゴヌクレオチドは、ハイブリダイゼーションの結果、リンカーオリゴヌクレオチドの第１部分に更に結合する）、及び（ｂ）結合するオリゴヌクレオチドを有する金ナノ粒子（ナノ粒子に結合したそのオリゴヌクレオチドは、リンカーオリゴヌクレオチドの第２部分に相補的な配列を有する）、からの金ナノ粒子−オリゴヌクレオチド−ストレプトアビジン共役体の調製（実施例２６）を示す略図。
【図５６】（ａ）ストレプトアビジン−オリゴヌクレオチド共役体（１−ＳＴＶ）、１３ｎｍの金粒子（２−Ａｕ）、及びリンカーＤＮＡ（３）の溶液を５３℃に加熱すると凝集体を形成すること、及び（ｂ）アニーリングの前後に凝集体内の粒子がそれらの物理的形状を残していること、を示す透過電子顕微鏡（ＴＥＭ）像（実施例２８）は、粒子の融合がないことを示しており、更に表面オリゴヌクレオチド層の安定した影響を実証している。
【図５７Ａ】温度の関数としての融解曲線により、ストレプトアビジン−ナノ粒子凝集体が非特異的相互作用ではなくＤＮＡハイブリダイゼーション相互作用により形成し、その工程が可逆的であることが確認される。実施例２８を参照されたい。
【図５７Ｂ】波長の関数としての融解曲線により、ストレプトアビジン−ナノ粒子凝集体が非特異的相互作用ではなくＤＮＡハイブリダイゼーション相互作用により形成し、その工程が可逆的であることが確認される。実施例２８を参照されたい。
【図５８】実施例２８に記載するような様々な凝集体の様々な粒子間距離を示す小角Ｘ線散乱回折パターン。
【図１】
2006288406.tif 000014
【図２】
2006288406.tif 000015
【図３】
2006288406.tif 000016
【図４】
2006288406.tif 000017
【図５】
2006288406.tif 000018
【図６】
2006288406.tif 000019
【図７】
2006288406.tif 000020
【図８Ａ】
2006288406.tif 000021
【図８Ｂ】
2006288406.tif 000022
【図９Ａ】
2006288406.tif 000023
【図９Ｂ】
2006288406.tif 000024
【図１０】
2006288406.tif 000025
【図１１】
2006288406.tif 000026
【図１２Ａ】
2006288406.tif 000027
【図１２Ｂ】
2006288406.tif 000028
【図１２Ｃ】
2006288406.tif 000029
【図１２Ｄ】
2006288406.tif 000030
【図１２Ｅ】
2006288406.tif 000031
【図１２Ｆ】
2006288406.tif 000032
【図１３Ａ】
2006288406.tif 000033
【図１３Ｂ】
2006288406.tif 000034
【図１４Ａ】
2006288406.tif 000035
【図１４Ｂ】
2006288406.tif 000036
【図１５Ａ】
2006288406.tif 000037
【図１５Ｂ】
2006288406.tif 000038
【図１５Ｃ】
2006288406.tif 000039
【図１５Ｄ】
2006288406.tif 000040
【図１５Ｅ】
2006288406.tif 000041
【図１５Ｆ】
2006288406.tif 000042
【図１５Ｇ】
2006288406.tif 000043
【図１６Ａ】
2006288406.tif 000044
【図１６Ｂ】
2006288406.tif 000045
【図１６Ｃ】
2006288406.tif 000046
【図１７Ａ】
2006288406.tif 000047
【図１７Ｂ】
2006288406.tif 000048
【図１７Ｃ】
2006288406.tif 000049
【図１７Ｄ】
2006288406.tif 000050
【図１７Ｅ】
2006288406.tif 000051
【図１８】
2006288406.tif 000052
【図１９Ａ】
2006288406.tif 000053
【図１９Ｂ】
2006288406.tif 000054
【図２０Ａ】
2006288406.tif 000055
【図２０Ｂ】
2006288406.tif 000056
【図２１】
2006288406.tif 000057
【図２２】
2006288406.tif 000058
【図２３】
2006288406.tif 000059
【図２４】
2006288406.tif 000060
【図２５Ａ】
2006288406.tif 000061
【図２５Ｂ】
2006288406.tif 000062
【図２６Ａ】
2006288406.tif 000063
【図２６Ｂ】
2006288406.tif 000064
【図２７Ａ】
2006288406.tif 000065
【図２７Ｂ】
2006288406.tif 000066
【図２７Ｃ】
2006288406.tif 000067
【図２７Ｄ】
2006288406.tif 000068
【図２８Ａ】
2006288406.tif 000069
【図２８Ｂ】
2006288406.tif 000070
【図２８Ｃ】
2006288406.tif 000071
【図２８Ｄ】
2006288406.tif 000072
【図２８Ｅ】
2006288406.tif 000073
【図２９】
2006288406.tif 000074
【図３０】
2006288406.tif 000075
【図３１】
2006288406.tif 000076
【図３２】
2006288406.tif 000077
【図３３】
2006288406.tif 000078
【図３４Ａ】
2006288406.tif 000079
【図３４Ｂ】
2006288406.tif 000080
【図３５Ａ】
2006288406.tif 000081
【図３５Ｂ】
2006288406.tif 000082
【図３６】
2006288406.tif 000083
【図３７Ａ】
2006288406.tif 000084
【図３７Ｂ】
2006288406.tif 000085
【図３８Ａ】
2006288406.tif 000086
【図３８Ｂ】
2006288406.tif 000087
【図３８Ｃ】
2006288406.tif 000088
【図３８Ｄ】
2006288406.tif 000089
【図３８Ｅ】
2006288406.tif 000090
【図３８Ｆ】
2006288406.tif 000091
【図３９】
2006288406.tif 000092
【図４０】
2006288406.tif 000093
【図４１】
2006288406.tif 000094
【図４２】
2006288406.tif 000095
【図４３】
2006288406.tif 000096
【図４４】
2006288406.tif 000097
【図４５】
2006288406.tif 000098
【図４６】
2006288406.tif 000099
【図４７】
2006288406.tif 000100
【図４８】
2006288406.tif 000101
【図４９】
2006288406.tif 000102
【図５０Ａ】
2006288406.tif 000103
【図５０Ｂ】
2006288406.tif 000104
【図５１Ａ】
2006288406.tif 000105
【図５１Ｂ】
2006288406.tif 000106
【図５１Ｃ】
2006288406.tif 000107
【図５２】
2006288406.tif 000108
【図５３】
2006288406.tif 000109
【図５４】
2006288406.tif 000110
【図５５】
2006288406.tif 000111
【図５６】
2006288406.tif 000112
【図５７Ａ】
2006288406.tif 000113
【図５７Ｂ】
2006288406.tif 000114
【図５８】
2006288406.tif 000115
【配列表】
2006288406000001.app